(57)【特許請求の範囲】
【請求項１】
次の必須成分（Ａ−１）、（Ａ−２）および（Ｂ）を含むオレフィン重合用触媒成分。
成分（Ａ−１）：下記一般式（３）で示されるメタロセン化合物
【化１】
0005906893.tif 000024
［式（３）中、Ｍ１は、Ｔｉ、ＺｒまたはＨｆのいずれかの遷移金属を示す。Ｘ１およびＸ２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１とＱ２は、炭素原子、ケイ素原子またはゲルマニウム原子を示す。Ｒ１は、それぞれ独立して、水素原子または炭素数１〜１０の炭化水素基を示し、４つのＲ１は、結合しているＱ１およびＱ２と一緒に環を形成していてもよい。ｍは、０または１であり、ｍが０の場合、Ｑ１は、Ｒ２およびＲ３を含む共役５員環と直接結合している。Ｒ２、Ｒ３、Ｒ４は、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基を示す。Ｒ２、複数のＲ３、Ｒ４のうち、隣接するＲ３同士または隣接するＲ２とＲ３のいずれか１組のみは結合している炭素原子と一緒に環を形成していてもよい。］
成分（Ａ−２）：下記一般式（８）で示されるメタロセン化合物
【化２】
0005906893.tif 000025
［式（８）中、Ｍ２は、Ｔｉ、ＺｒまたはＨｆのいずれかの遷移金属を示す。Ｘ１１およびＸ１２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１１は、炭素原子、ケイ素原子またはゲルマニウム原子を示す。Ｒ１１は、それぞれ独立して、水素原子または炭素数１〜１０の炭化水素基を示し、２つのＲ１１は、結合しているＱ１１と一緒に環を形成していてもよい。Ｒ１２、Ｒ１４、Ｒ１８、Ｒ１９は、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基を示す。Ｒ１２、Ｒ１４は、結合している炭素原子と一緒に環を形成することはない。Ｒ１８、Ｒ１９は、結合している炭素原子と一緒に環を形成していてもよい。なお、Ｒ１２のうち、その共役５員環上の２位の置換基であるＲ１２は、下記一般式（１０）で示される構造の酸素含有複素環基、硫黄含有複素環基である。
【化３】
0005906893.tif 000026
（式（１０）中、Ｚは、酸素または硫黄であり、Ｒ２１、Ｒ２２は、それぞれ独立して、水素原子、ハロゲン原子、炭素数１〜６のアルキル基、炭素数１〜６のアルコキシ基、炭素数２〜８のアルケニル基、炭素数１〜６のハロゲン含有アルキル基、炭素数６〜１８のアリール基、炭素数６〜１８のハロゲン含有アリール基、アルキル基が炭素数１〜３のトリアルキルシリル基を有する炭素数１〜３のアルキル基、又は炭素数１〜６の炭化水素基を有するシリル基であり、また、Ｒ２１及びＲ２２双方で６〜７員環を構成してもよく、６〜７員環が不飽和結合を含んでいてもよい。）］
成分（Ｂ）：成分（Ａ−１）および成分（Ａ−２）のメタロセン化合物と反応してカチオン性メタロセン化合物を生成させる化合物
【請求項２】
次の必須成分（Ａ−１）、（Ａ−２）および（Ｂ）を含むオレフィン重合用触媒成分。
成分（Ａ−１）：下記一般式（３）で示されるメタロセン化合物
【化４】
0005906893.tif 000027
［式（３）中、Ｍ１は、Ｔｉ、ＺｒまたはＨｆのいずれかの遷移金属を示す。Ｘ１およびＸ２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１とＱ２は、炭素原子、ケイ素原子またはゲルマニウム原子を示す。Ｒ１は、それぞれ独立して、水素原子または炭素数１〜１０の炭化水素基を示し、４つのＲ１は、結合しているＱ１およびＱ２と一緒に環を形成していてもよい。ｍは、０または１であり、ｍが０の場合、Ｑ１は、Ｒ２およびＲ３を含む共役５員環と直接結合している。Ｒ２、Ｒ３、Ｒ４は、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基を示す。Ｒ２、複数のＲ３、Ｒ４のうち、隣接するＲ３同士または隣接するＲ２とＲ３のいずれか１組のみは結合している炭素原子と一緒に環を形成していてもよい。］
成分（Ａ−２）：下記一般式（９）で示されるメタロセン化合物
【化５】
0005906893.tif 000028
［式（９）中、Ｍ２は、Ｔｉ、ＺｒまたはＨｆのいずれかの遷移金属を示す。Ｘ１１およびＸ１２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１１は、炭素原子、ケイ素原子またはゲルマニウム原子を示す。Ｒ１１は、それぞれ独立して、水素原子または炭素数１〜１０の炭化水素基を示し、２つのＲ１１は、結合しているＱ１１と一緒に環を形成していてもよい。２つのＲ１２、２つのＲ１４、２つのＲ１５、Ｒ１８は、各々、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基から選択される原子または基を示すが、それらのうち、インデニル環上の２位に位置するＲ１２およびシクロペンタジエニル環上の２位および５位に位置するＲ１４、Ｒ１５のうち、少なくとも１つは水素原子ではない。Ｒ１２、Ｒ１４、Ｒ１５は、結合している炭素原子と一緒に環を形成することはない。Ｒ１８は、結合している炭素原子と一緒に環を形成していてもよい。］
成分（Ｂ）：成分（Ａ−１）および成分（Ａ−２）のメタロセン化合物と反応してカチオン性メタロセン化合物を生成させる化合物
【請求項３】
請求項１又は２に記載の触媒成分を含むことを特徴とするオレフィン重合用触媒。
【請求項４】
請求項１又は２に記載の触媒成分のうち少なくとも１つを次の成分（Ｃ）に担持させてなることを特徴とする請求項３に記載のオレフィン重合用触媒。
成分（Ｃ）：微粒子担体
【請求項５】
更に、次の成分（Ｄ）を含むことを特徴とする請求項３または４に記載のオレフィン重合用触媒。
成分（Ｄ）：有機アルミニウム化合物
【請求項６】
請求項３〜５のいずれかに記載のオレフィン重合用触媒を用いてオレフィンを重合させることを特徴とするオレフィン系重合体の製造方法。
【請求項７】
オレフィンが少なくともエチレンを含むことを特徴とする請求項６に記載のオレフィン系重合体の製造方法。
【請求項８】
オレフィン系重合体が実質的にエチレン系重合体であることを特徴とする請求項７に記載のオレフィン系重合体の製造方法。
【請求項９】
エチレン系重合体が、次の条件（Ｉ）を満足することを特徴とする請求項８に記載のオレフィン系重合体の製造方法。
条件（Ｉ）：温度１７０℃、伸長歪速度２（単位１／秒）で測定される伸長粘度η（ｔ）（単位：Ｐａ・秒）と伸長時間ｔ（単位：秒）の両対数プロットにおいて、歪硬化に起因する伸長粘度の変曲点が観測され、かつ、歪硬化後の最大伸長粘度をηＭａｘ（ｔ１）、硬化前の伸長粘度の近似直線をηＬｉｎｅａｒ（ｔ）としたとき、ηＭａｘ（ｔ１）／ηＬｉｎｅａｒ（ｔ１）で定義される歪硬化度（λｍａｘ（２．０））が１．２〜２０である。
【請求項１０】
エチレン系重合体が、さらに、次の条件（ＩＩ）を満足することを特徴とする請求項９に記載のオレフィン系重合体の製造方法。
条件（ＩＩ）：上記条件（Ｉ）で定義されたλｍａｘ（２．０）と、伸長歪速度を０．１（単位１／秒）とした場合のλｍａｘ（０．１）の比λｍａｘ（２．０）／λｍａｘ（０．１）が１．２〜１０である。
【請求項１１】
エチレン系重合体が、次の条件（ＩＩＩ）を満足することを特徴とする請求項８〜１０のいずれかに記載のオレフィン系重合体の製造方法。
条件（ＩＩＩ）：示差屈折計、粘度検出器、および、光散乱検出器を組み合わせたＧＰＣ測定装置により測定される分子量１００万における分岐指数（ｇＣ’）が０．３０〜０．７０である。
【請求項１２】
エチレン系重合体が、次の条件（ＩＶ）を満足することを特徴とする請求項８〜１１のいずれかに記載のオレフィン系重合体の製造方法。
条件（ＩＶ）：上記（ＩＩＩ）に記載のＧＰＣ測定装置により測定される分子量１００万以上の成分の含有量（ＷＣ）が０．０１〜３０％である。
【発明の詳細な説明】
【技術分野】
【０００１】
本発明は、オレフィン重合用触媒成分、該成分を含むオレフィン重合用触媒、該触媒を用いたオレフィン系重合体の製造方法、および該方法によって製造したオレフィン系重合体に関し、さらに詳しくは、特定の二種類のメタロセン化合物と該メタロセン化合物と反応してカチオン性メタロセン化合物を生成させる化合物を含むオレフィン重合用触媒成分、該成分を含むオレフィン重合用触媒、該触媒を用いたオレフィン系重合体の製造方法、および該方法によって製造したオレフィン系重合体やエチレン系重合体に関する。
【背景技術】
【０００２】
オレフィン重合用メタロセン触媒で製造されるポリオレフィンは、分子量分布や共重合組成分布といったポリマー分子構造の均一性が高く、衝撃強度や長期寿命等、様々な機械的物性に優れることから、近年、その使用量が増加してきている。しかし、メタロセン系ポリオレフィンは、機械的諸物性には優れているものの、狭い分子量分布故に、溶融張力や溶融流動性といったポリオレフィンの成形加工上重要な特性において劣り、成型加工面においては十分な性能を満たすものではなかった。
【０００３】
このように不十分なメタロセン系ポリオレフィンの成型加工性を改善する方法として、別々に製造された分子量分布の異なるメタロセン系ポリオレフィン同士をブレンドして分子量分布を広げて溶融特性を改良する方法（例えば、特許文献１参照。）、溶融物性に優れる高圧法低密度ポリエチレン（ＨＰＬＤ）をメタロセン系ポリオレフィンにブレンドして改質する方法（例えば、特許文献２参照。）、メタロセン触媒を用いた多段重合によって広い分子量分布を有するメタロセン系ポリオレフィンを製造する方法（例えば、特許文献３参照。）等が知られている。
しかしながら、分子量分布の異なるメタロセン系ポリオレフィン同士をブレンドして分子量分布を広げる方法は、技術的に簡便ではあるけれども、ブレンドするポリオレフィンの分子量の差が大きくなってくると、十分均一に混ぜることが困難となり、ゲルやフィッシュアイといった製品外観トラブルを起こしたり、分子量分布を広げることに伴う機械的物性の低下があったり、ブレンド工程を要する故に、生産計画上の在庫管理や押出機運転に伴う製造コストが高くなるという問題がある。
【０００４】
また、ＨＰＬＤをブレンドする方法は、やはり技術的には簡便であるけれども、入手可能なＨＰＬＤの分子量や密度は極限定された範囲のものでしかないため、改質可能なポリオレフィンの分子量や密度は極狭い範囲に限られていたり、高密度ポリエチレン等、ＨＰＬＤとの相容性があまり良くないポリオレフィンの改質には不向きであったり、ＨＰＬＤのブレンドによる機械的強度の低下が無視できない等の問題がある。
【０００５】
また、多段重合で分子量分布を広げる方法は、ブレンドによる方法よりは安価ではあるものの、複数の重合反応基を連結して使用するための建設コストや運転管理コストが必要であったり、分子量分布を広げることに伴う機械的物性の低下があったり、更には、分子量分布すなわちポリオレフィンの機械的諸特性や成形加工性の設計自由度が各反応基のサイズにより制限されてしまう問題がある。
【０００６】
一方、不十分なメタロセン系ポリオレフィンの成型加工性を改善する方法として、特定のメタロセン錯体を用いた重合反応でポリエチレンに長鎖分岐を導入して溶融粘度を増加させることによって流動性や溶融張力を向上する方法がよく知られている（例えば、特許文献４参照。）。長鎖分岐を導入する特定のメタロセン錯体としては、架橋ビスインデニル錯体（例えば、特許文献５〜文献８参照。）や幾何拘束ハーフメタロセン錯体（例えば、特許文献９参照。）を用いる方法がよく知られているが、これらの方法によって得られる長鎖分岐は、ＨＰＬＤの構造ほどは発達しておらず、重合体の溶融粘度の改良は十分ではない。
【０００７】
また、上記以外のメタロセン錯体による長鎖分岐導入の方法として、特定の構造を有するブリッジドメタロセン触媒を用いた長鎖分岐を含有するポリエチレンを製造する方法（例えば、特許文献１０参照。）が知られており、具体的には、ジメチルシリルビス（ペンタジエニル）ジルコニウムジクロリド錯体とジフェニルメチレン（シクロペンタジエニル）（フルオレニル）ジルコニウムジクロリド錯体という２種類のメタロセン錯体を同時に使用する例が紹介されており、その改良技術として、更に、上記２種類の錯体を同一担体に共担持させた触媒（例えば、特許文献１１〜文献１３参照。）や組み合わせる錯体の種類に改良を加えた触媒（例えば、特許文献１４、文献１５参照。）が知られている。これらの方法は、１種類の錯体が末端に重合性二重結合を含有するポリマー（いわゆるマクロマー）を生成し、他方の錯体が共重合性に優れる錯体であって、該マクロマーを共重合することにより長鎖分岐構造を形成するものであると言われている。
しかしながらこれらの方法によっても、従来のメタロセン錯体による長鎖分岐構造よりは幾分発達した分岐構造が導入されるもののそのレベルは未だ不十分であったり、上記２種類のメタロセン錯体のコモノマー共重合性が大きく異なるので、生成ポリマーの共重合組成分布が広くなり、低融点ポリマーの生成に伴う機械的物性の悪化が生じたりする問題があった。
【０００８】
こうした状況下に、従来技術における長鎖分岐含有ポリエチレンの問題点を解消し、メタロセン系ポリエチレンの成型加工性を改善するため、十分な数と適切な長さの長鎖分岐を導入したメタロセン系ポリエチレンの製造のためのオレフィン重合用触媒成分や重合用触媒、さらにはそれを使用したオレフィン系重合体の製造方法の開発が望まれていた。
【先行技術文献】
【特許文献】
【０００９】
【特許文献１】特開平０６−１３６１９６号公報
【特許文献２】特表平０６−６５４４３号公報
【特許文献３】特開平０３−２３４７１７号公報
【特許文献４】特開平０２−２７６８０７号公報
【特許文献５】特開平０８−４８７１１号公報
【特許文献６】特開平０８−３１１２６０号公報
【特許文献７】特開２００４−１４９７６０号公報
【特許文献８】特開２００４−２１７９２４号公報
【特許文献９】特開平０６−３０６１２１号公報
【特許文献１０】特開平０７−２５２３１１号公報
【特許文献１１】特開２００６−２３３２０８号公報
【特許文献１２】特開２００６−３２１９９１号公報
【特許文献１３】特表２００７−５２０５９７号公報
【特許文献１４】特開２００２−５１５５２１号公報
【特許文献１５】特開２００９−１４４１４８号公報
【発明の概要】
【発明が解決しようとする課題】
【００１０】
本発明の課題は、上記した従来技術の問題点に鑑み、メタロセン系ポリオレフィン、特にメタロセン系ポリエチレンの成型加工性を改善するため、十分な数と適切な長さの長鎖分岐を導入したメタロセン系ポリオレフィンやメタロセン系ポリエチレンを製造することのできるオレフィン重合用触媒成分、該成分を含むオレフィン重合用触媒、該触媒を用いたオレフィン系重合体の製造方法、および該方法によって製造したオレフィン系重合体やエチレン系重合体を提供することにある。
なお、本発明において、ポリエチレンとは、エチレン単独重合体およびエチレンと後述のオレフィンとの共重合体の総称をいい、エチレン系重合体とも言い換えられる。
【課題を解決するための手段】
【００１１】
本発明者らは、上記課題を達成するために鋭意検討を重ねた結果、特定の二種類のメタロセン化合物と該メタロセン化合物と反応してカチオン性メタロセン化合物を生成させる化合物を含むオレフィン重合用触媒成分を組み合わせることにより、十分な数と適切な長さの長鎖分岐を有するメタロセン系ポリオレフィンやメタロセン系ポリエチレンを製造することができることを見出し、これらの知見に基づき、本発明を完成するに至った。
【００１２】
すなわち、本発明の第１の発明によれば、次の必須成分（Ａ−１）、（Ａ−２）および（Ｂ）を含むオレフィン重合用触媒成分が提供される。
成分（Ａ−１）：下記一般式（１）で示されるメタロセン化合物
【００１３】
成分（Ａ−１）：下記一般式（３）で示されるメタロセン化合物
【化１】
0005906893.tif 000002
［式（３）中、Ｍ１は、Ｔｉ、ＺｒまたはＨｆのいずれかの遷移金属を示す。Ｘ１およびＸ２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１とＱ２は、炭素原子、ケイ素原子またはゲルマニウム原子を示す。Ｒ１は、それぞれ独立して、水素原子または炭素数１〜１０の炭化水素基を示し、４つのＲ１は、結合しているＱ１およびＱ２と一緒に環を形成していてもよい。ｍは、０または１であり、ｍが０の場合、Ｑ１は、Ｒ２およびＲ３を含む共役５員環と直接結合している。Ｒ２、Ｒ３、Ｒ４は、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基を示す。Ｒ２、複数のＲ３、Ｒ４のうち、隣接するＲ３同士または隣接するＲ２とＲ３のいずれか１組のみは結合している炭素原子と一緒に環を形成していてもよい。］
【００１４】
成分（Ａ−２）：下記一般式（８）で示されるメタロセン化合物
【化２】
0005906893.tif 000003
［式（８）中、Ｍ２は、Ｔｉ、ＺｒまたはＨｆのいずれかの遷移金属を示す。Ｘ１１およびＸ１２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１１は、炭素原子、ケイ素原子またはゲルマニウム原子を示す。Ｒ１１は、それぞれ独立して、水素原子または炭素数１〜１０の炭化水素基を示し、２つのＲ１１は、結合しているＱ１１と一緒に環を形成していてもよい。Ｒ１２、Ｒ１４、Ｒ１８、Ｒ１９は、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基を示す。Ｒ１２、Ｒ１４は、結合している炭素原子と一緒に環を形成することはない。Ｒ１８、Ｒ１９は、結合している炭素原子と一緒に環を形成していてもよい。なお、Ｒ１２のうち、その共役５員環上の２位の置換基であるＲ１２は、下記一般式（１０）で示される構造の酸素含有複素環基、硫黄含有複素環基である
【化３】
0005906893.tif 000004
（式（１０）中、Ｚは、酸素または硫黄であり、Ｒ２１、Ｒ２２は、それぞれ独立して、水素原子、ハロゲン原子、炭素数１〜６のアルキル基、炭素数１〜６のアルコキシ基、炭素数２〜８のアルケニル基、炭素数１〜６のハロゲン含有アルキル基、炭素数６〜１８のアリール基、炭素数６〜１８のハロゲン含有アリール基、アルキル基が炭素数１〜３のトリアルキルシリル基を有する炭素数１〜３のアルキル基、又は炭素数１〜６の炭化水素基を有するシリル基であり、また、Ｒ２１及びＲ２２双方で６〜７員環を構成してもよく、６〜７員環が不飽和結合を含んでいてもよい。）］
成分（Ｂ）：成分（Ａ−１）および成分（Ａ−２）のメタロセン化合物と反応してカチオン性メタロセン化合物を生成させる化合物
【００１７】
また、本発明の第２の発明によれば、次の必須成分（Ａ−１）、（Ａ−２）および（Ｂ）を含むオレフィン重合用触媒成分が提供される。
成分（Ａ−１）：下記一般式（３）で示されるメタロセン化合物
【化４】
0005906893.tif 000005
［式（３）中、Ｍ１は、Ｔｉ、ＺｒまたはＨｆのいずれかの遷移金属を示す。Ｘ１およびＸ２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１とＱ２は、炭素原子、ケイ素原子またはゲルマニウム原子を示す。Ｒ１は、それぞれ独立して、水素原子または炭素数１〜１０の炭化水素基を示し、４つのＲ１は、結合しているＱ１およびＱ２と一緒に環を形成していてもよい。ｍは、０または１であり、ｍが０の場合、Ｑ１は、Ｒ２およびＲ３を含む共役５員環と直接結合している。Ｒ２、Ｒ３、Ｒ４は、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基を示す。Ｒ２、複数のＲ３、Ｒ４のうち、隣接するＲ３同士または隣接するＲ２とＲ３のいずれか１組のみは結合している炭素原子と一緒に環を形成していてもよい。］
成分（Ａ−２）：下記一般式（９）で示されるメタロセン化合物
【化５】
0005906893.tif 000006
［式（９）中、Ｍ２は、Ｔｉ、ＺｒまたはＨｆのいずれかの遷移金属を示す。Ｘ１１およびＸ１２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１１は、炭素原子、ケイ素原子またはゲルマニウム原子を示す。Ｒ１１は、それぞれ独立して、水素原子または炭素数１〜１０の炭化水素基を示し、２つのＲ１１は、結合しているＱ１１と一緒に環を形成していてもよい。２つのＲ１２、２つのＲ１４、２つのＲ１５、Ｒ１８は、各々、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基から選択される原子または基を示すが、それらのうち、インデニル環上の２位に位置するＲ１２およびシクロペンタジエニル環上の２位および５位に位置するＲ１４、Ｒ１５のうち、少なくとも１つは水素原子ではない。Ｒ１２、Ｒ１４、Ｒ１５は、結合している炭素原子と一緒に環を形成することはない。Ｒ１８は、結合している炭素原子と一緒に環を形成していてもよい。］
成分（Ｂ）：成分（Ａ−１）および成分（Ａ−２）のメタロセン化合物と反応してカチオン性メタロセン化合物を生成させる化合物
【００４２】
また、本発明の第３の発明によれば、第１又は２の発明に係る触媒成分を含むことを特徴とするオレフィン重合用触媒が提供される。
【００４３】
また、本発明の第４の発明によれば、第３の発明において、第１又は２の発明に係る触媒成分のうち少なくとも１つを次の成分（Ｃ）に担持させてなることを特徴とするオレフィン重合用触媒が提供される。
成分（Ｃ）：微粒子担体
【００４４】
また、本発明の第５の発明によれば、第３または４の発明において、さらに、次の成分（Ｄ）を含むことを特徴とするオレフィン重合用触媒が提供される。
成分（Ｄ）：有機アルミニウム化合物
【００４５】
また、本発明の第６の発明によれば、第３〜５のいずれかの発明に係るオレフィン重合用触媒を用いてオレフィンを重合させることを特徴とするオレフィン系重合体の製造方法が提供される。
【００４６】
また、本発明の第７の発明によれば、第６の発明において、オレフィンが少なくともエチレンを含むことを特徴とするオレフィン系重合体の製造方法が提供される。
【００４７】
また、本発明の第８の発明によれば、第７の発明において、オレフィン系重合体が実質的にエチレン系重合体であることを特徴とするオレフィン系重合体の製造方法が提供される。
また、本発明の第９の発明によれば、第８の発明において、エチレン系重合体が、次の条件（ｉ）を満足することを特徴とするオレフィン系重合体の製造方法が提供される。
条件（ｉ）：温度１７０℃、伸長歪速度２（単位１／秒）で測定される伸長粘度η（ｔ）（単位：Ｐａ・秒）と伸長時間ｔ（単位：秒）の両対数プロットにおいて、歪硬化に起因する伸長粘度の変曲点が観測され、かつ、歪硬化後の最大伸長粘度をηＭａｘ（ｔ１）、硬化前の伸長粘度の近似直線をηＬｉｎｅａｒ（ｔ）としたとき、ηＭａｘ（ｔ１）／ηＬｉｎｅａｒ（ｔ１）で定義される歪硬化度（λｍａｘ（２．０））が１．２〜２０である。
【００４８】
また、本発明の第１０の発明によれば、第９の発明において、エチレン系重合体が、さらに、次の条件（ｉｉ）を満足することを特徴とするオレフィン系重合体の製造方法が提供される。
条件（ｉｉ）：上記条件（ｉ）で定義されたλｍａｘ（２．０）と、伸長歪速度を０．１（単位１／秒）とした場合のλｍａｘ（０．１）の比λｍａｘ（２．０）／λｍａｘ（０．１）が１．２〜１０である。
【００４９】
また、本発明の第１１の発明によれば、第８〜１０のいずれかの発明において、エチレン系重合体が、次の条件（ｉｉｉ）を満足することを特徴とするオレフィン系重合体の製造方法が提供される。
条件（ｉｉｉ）：示差屈折計、粘度検出器、および、光散乱検出器を組み合わせたＧＰＣ測定装置により測定される分子量１００万における分岐指数（ｇＣ’）が０．３０〜０．７０である。
【００５０】
また、本発明の第１２の発明によれば、第８〜１１のいずれかの発明において、エチレン系重合体が、次の条件（ｉｖ）を満足することを特徴とするオレフィン系重合体の製造方法が提供される。
条件（ｉｖ）：上記（ｉｉｉ）に記載のＧＰＣ測定装置により測定される分子量１００万以上の成分の含有量（ＷＣ）が０．０１〜３０％である。
【００５１】
また、本発明の第１３の発明によれば、第６または７の発明に係る方法で製造されたオレフィン系重合体が提供される。
【００５２】
また、本発明の第１４の発明によれば、第８〜１２のいずれかの発明に係る方法で製造されたエチレン系重合体が提供される。
【発明の効果】
【００５３】
本発明によれば、特定の二種類のメタロセン化合物と該メタロセン化合物と反応してカチオン性メタロセン化合物を生成させる化合物を組み合わせ、これらを含むオレフィン重合用触媒成分を調製し、それをオレフィン重合用触媒に用いることにより、十分な数と適切な長さの長鎖分岐を有するメタロセン系ポリオレフィンやメタロセン系ポリエチレンを製造することができる。そして、メタロセン系ポリエチレンの成型加工性を改善することができる。
【図面の簡単な説明】
【００５４】
【図１】伸長粘度の変曲点が観測される場合（実施例の典型例）の伸長粘度のプロット図である。
【図２】伸長粘度の変曲点が観測されない場合（比較例の典型例）の伸長粘度のプロット図である。
【図３】ゲル・パーミエーションクロマトグラフィー（ＧＰＣ）法で用いられるクロマトグラムのベースラインと区間を示すグラフである。
【図４】ＧＰＣ−ＶＩＳ測定（分岐構造解析）から算出される分子量分布曲線および分岐指数（ｇ’）と分子量（Ｍ）との関係を示すグラフである。
【発明を実施するための形態】
【００５５】
本発明のオレフィン重合用触媒成分は、上記の必須成分（Ａ−１）、（Ａ−２）（以下、両者を総称して、必須成分（Ａ）または単にＡと記すこともある。）および（Ｂ）（以下、成分（Ｂ）または単にＢと記すこともある。）を含むオレフィン重合用触媒成分である。
以下、本発明を、項目毎に具体的に説明する。
【００５６】
１．必須成分（Ａ−１）
本発明のオレフィン重合用触媒成分では、必須成分（Ａ−１）として下記一般式（１）で示されるメタロセン化合物を含むことに特徴がある。
【００５７】
【化１１】
0005906893.tif 000007
【００５８】
［式（１）中、Ｍ１は、Ｔｉ、ＺｒまたはＨｆのいずれかの遷移金属を示す。Ｘ１およびＸ２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１とＱ２は、炭素原子、ケイ素原子またはゲルマニウム原子を示す。Ｒ１は、それぞれ独立して、水素原子または炭素数１〜１０の炭化水素基を示し、４つのＲ１は、結合しているＱ１およびＱ２と一緒に環を形成していてもよい。ｍは、０または１であり、ｍが０の場合、Ｑ１は、Ｒ２およびＲ３を含む共役５員環と直接結合している。Ｒ２、Ｒ３、Ｒ４は、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基を示す。複数のＲ２、Ｒ３、Ｒ４のうち、隣接するＲ３同士または隣接するＲ２とＲ３のいずれか１組のみは結合している炭素原子と一緒に環を形成していてもよい。］
【００５９】
上記一般式（１）中、メタロセン化合物のＭ１は、Ｔｉ、ＺｒまたはＨｆを表し、好ましくはＺｒまたはＨｆを表し、より好ましくはＺｒを表す。
また、Ｘ１およびＸ２は、具体的には、水素原子、または塩素原子、臭素原子、ヨウ素原子、またはメチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、メトキシメチル基、エトキシメチル基、ｎ−プロポキシメチル基、ｉ−プロポキシメチル基、ｎ−ブトキシメチル基、ｉ−ブトキシメチル基、ｔ−ブトキシメチル基、メトキシエチル基、エトキシエチル基、アセチル基、１−オキソプロピル基、１−オキソ−ｎ−ブチル基、２−メチル−１−オキソプロピル基、２，２−ジメチル−１−オキソ−プロピル基、フェニルアセチル基、ジフェニルアセチル基、ベンゾイル基、２−メトキシフェニル基、３−メトキシフェニル基、４−メトキシフェニル基、２−フリル基、２−テトラヒドロフリル基、ジメチルアミノメチル基、ジエチルアミノメチル基、ジｉ−プロピルアミノメチル基、ビス（ジメチルアミノ）メチル基、ビス（ジｉ−プロピルアミノ）メチル基、（ジメチルアミノ）（フェニル）メチル基、メチルイミノ基、エチルイミノ基、１−（メチルイミノ）エチル基、１−（フェニルイミノ）エチル基、１−［（フェニルメチル）イミノ］エチル基、エトキシ基、ｎ−プロポキシ基、ｉ−プロポキシ基、ｎ−ブトキシ基、ｉ−ブトキシ基、ｔ−ブトキシ基、フェノキシ基、ジメチルアミノ基、ジエチルアミノ基、ジｎ−プロピルアミノ基、ジｉ−プロピルアミノ基、ジｎ−ブチルアミノ基、ジｉ−ブチルアミノ基、ジｔ−ブチルアミノ基、ジフェニルアミノ基などが挙げられる。
好ましいＸ１およびＸ２の具体例としては、塩素原子、臭素原子、メチル基、ｎ−ブチル基、ｉ−ブチル基、メトキシ基、エトキシ基、ｉ−プロポキシ基、ｎ−ブトキシ基、フェノキシ基、ジメチルアミノ基、ジｉ−プロピルアミノ基が挙げられる。これらの具体例の中でも、塩素原子、メチル基、ジメチルアミノ基が特に好ましい。
【００６０】
また、Ｑ１とＱ２は、炭素原子、ケイ素原子またはゲルマニウム原子を示し、好ましくは炭素原子またはケイ素原子である。
さらに、Ｒ１としては、それぞれ独立して、水素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基などが挙げられる。また、Ｒ１がＱ１およびＱ２と一緒に環を形成している場合として、シクロブチリデン基、シクロペンチリデン基、シクロへキシリデン基、シラシクロブチル基、シラシクロペンチル基、シラシクロヘキシル基などが挙げられる。
好ましいＲ１の具体例として、Ｑ１または／およびＱ２が炭素原子の場合、水素原子、メチル基、エチル基、フェニル基、シクロブチリデン基が挙げられ、また、Ｑ１または／およびＱ２がケイ素原子の場合、メチル基、エチル基、フェニル基、シラシクロブチル基が挙げられる。
【００６１】
また、Ｒ２、Ｒ３、Ｒ４は、水素原子、塩素原子、臭素原子、ヨウ素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、３，５−ジメチルフェニル基、４−ｔ−ブチルフェニル基、３，５−ジ−ｔ−ブチルフェニル基、ビス（トリメチルシリル）メチル基、ビス（ｔ−ブチルジメチルシリル）メチル基、ブロモメチル基、クロロメチル基、２−クロロエチル基、２−ブロモエチル基、２−ブロモプロピル基、３−ブロモプロピル基、２−ブロモシクロペンチル基、２，３−ジブロモシクロペンチル基、２−ブロモ−３−ヨードシクロペンチル基、２，３−ジブロモシクロヘキシル基、２−クロロ−３−ヨードシクロヘキシル基、２−クロロフェニル基、４−クロロフェニル基、２，３，４，５，６−ペンタフルオロフェニル基、４−トリフルオロメチルフェニル基、フリル基、テトラヒドロフリル基、２−メチルフリル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基、フリル基、テトラヒドロフリル基、２−メチルフリル基、２−（トリメチル）シリルフリル基などが挙げられる。
また、複数のＲ２、Ｒ３、Ｒ４のうち、いずれか１つ以上が、炭素数１〜２０の炭化水素基、ケイ素数１〜６を含む炭素数１〜１８のケイ素含有炭化水素基、炭素数１〜２０のハロゲン含有炭化水素基、酸素を含む炭素数１〜２０の炭化水素基または炭素数１〜２０の炭化水素基置換シリル基であると、特に重合活性が高くなるので、好ましい。
Ｒ２、Ｒ３、Ｒ４として好ましい具体例としては、水素原子、メチル基、エチル基、ｎ−プロピル基、ｉ−プロピル基、ｎ−ブチル基、ｔ−ブチル基、ｎ−ペンチル基、ｎ−ヘキシル基、シクロヘキシル基、フェニル基、２−メチルフリル基、トリメチルシリル基が挙げられる。
これらの具体例の中でも、水素原子、メチル基、ｎ−ブチル基、ｔ−ブチル基、フェニル基、トリメチルシリル基がさらに好ましく、水素原子、メチル基、ｔ−ブチル基、フェニル基が特に好ましい。
【００６２】
また、隣接する２つのＲ３が結合するシクロペンタジエニル部分と両Ｒ３から形成される縮環シクロペンタジエニル構造の具体例としては、以下の部分構造（Ｉ）〜（ＶＩ）が挙げられ、隣接するＲ３とＲ２が結合するシクロペンタジエニル部分と該Ｒ３と該Ｒ２から形成される縮環シクロペンタジエニル構造の具体例も同様である。
【００６３】
【化１２】
0005906893.tif 000008
これらの具体例の中でも、（Ｉ）、（ＩＩＩ）、（ＶＩ）が好ましい。また、これらの部分構造（Ｉ）〜（ＶＩ）上には、Ｒ４が置換していてもよい。
【００６４】
また、一般式（１）中、ｍは、０または１であり、ｍが０の場合、Ｑ１は、Ｒ２およびＲ３を含む共役５員環と直接結合している。
【００６５】
本発明に係るオレフィン重合用触媒成分として、必須成分（Ａ−１）のメタロセン化合物は、下記一般式（３）で示されるものが好ましい。
【００６６】
【化１３】
0005906893.tif 000009
【００６７】
［式（３）中、Ｍ１は、Ｔｉ、ＺｒまたはＨｆのいずれかの遷移金属を示す。Ｘ１およびＸ２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１とＱ２は、炭素原子、ケイ素原子またはゲルマニウム原子を示す。Ｒ１は、それぞれ独立して、水素原子または炭素数１〜１０の炭化水素基を示し、４つのＲ１は、結合しているＱ１およびＱ２と一緒に環を形成していてもよい。ｍは、０または１であり、ｍが０の場合、Ｑ１は、Ｒ２およびＲ３を含む共役５員環と直接結合している。Ｒ２、Ｒ３、Ｒ４は、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基を示す。複数のＲ２、Ｒ３、Ｒ４のうち、隣接するＲ３同士または隣接するＲ２とＲ３のいずれか１組のみは結合している炭素原子と一緒に環を形成していてもよい。］
【００６８】
上記一般式（３）中、Ｍ１、Ｘ１、Ｘ２、Ｑ１、Ｑ２、Ｒ１、Ｒ２、Ｒ３、Ｒ４の詳細な定義は、先の一般式（１）の説明の定義に従うものである。また、上記一般式（３）において、特にＲ３が水素原子の場合、Ｒ２は水素原子か炭素数１〜６の炭化水素基であることが好ましく、２つのＲ４のうち一方は水素原子であり、残りの一方が水素原子、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基であることが好ましく、具体的には、残りの一方のＲ４は水素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、３，５−ジメチルフェニル基、４−ｔ−ブチルフェニル基、３，５−ジ−ｔ−ブチルフェニル基、ビス（トリメチルシリル）メチル基、ビス（ｔ−ブチルジメチルシリル）メチル基、ブロモメチル基、クロロメチル基、２−クロロエチル基、２−ブロモエチル基、２−ブロモプロピル基、３−ブロモプロピル基、２−ブロモシクロペンチル基、２，３−ジブロモシクロペンチル基、２−ブロモ−３−ヨードシクロペンチル基、２，３−ジブロモシクロヘキシル基、２−クロロ−３−ヨードシクロヘキシル基、２−クロロフェニル基、４−クロロフェニル基、２，３，４，５，６−ペンタフルオロフェニル基、４−トリフルオロメチルフェニル基、フリル基、テトラヒドロフリル基、２−メチルフリル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基、フリル基、テトラヒドロフリル基、２−メチルフリル基、２−（トリメチル）シリルフリル基などが好適に挙げられ、Ｒ２は水素原子であることがより好ましく、２つのＲ４のうち一方は水素原子であり、残りの一方が水素原子、炭素数１〜２０の炭化水素基、ケイ素数１〜６を含む炭素数１〜１８のケイ素含有炭化水素基であることがより好ましく、具体的には、残りの一方のＲ４は水素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、３，５−ジメチルフェニル基、４−ｔ−ブチルフェニル基、３，５−ジ−ｔ−ブチルフェニル基、ビス（トリメチルシリル）メチル基、ビス（ｔ−ブチルジメチルシリル）メチル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基などがより好適に挙げられ、更に好ましくは、残りの一方のＲ４は具体的には、水素原子、メチル基、エチル基、ｎ−プロピル基、ｉ−プロピル基、ｎ−ブチル基、ｉ−ブチル基、ｔ−ブチル基、フェニル基、トリメチルシリル基、トリフェニルシリル基であり、特に好ましくは、残りの一方のＲ４は具体的には、水素原子、ｎ−ブチル基、ｉ−ブチル基、ｔ−ブチル基、フェニル基、トリメチルシリル基、トリフェニルシリル基である。
【００６９】
本発明に係るオレフィン重合用触媒成分として、必須成分（Ａ−１）のメタロセン化合物は、下記一般式（４）で示されるものがより好ましい。
【００７０】
【化１４】
0005906893.tif 000010
【００７１】
［式（４）中、Ｍ１は、Ｔｉ、ＺｒまたはＨｆのいずれかの遷移金属を示す。Ｘ１およびＸ２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１とＱ２は、炭素原子、ケイ素原子またはゲルマニウム原子を示す。Ｒ１は、それぞれ独立して、水素原子または炭素数１〜１０の炭化水素基を示し、４つのＲ１は、結合しているＱ１およびＱ２と一緒に環を形成していてもよい。ｍは、０または１であり、ｍが０の場合、Ｑ１は、Ｒ２、Ｒ５およびＲ６をを含む共役５員環と直接結合している。Ｒ２、Ｒ４は、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基を示す。Ｒ４は、結合している炭素原子と一緒に環を形成することはない。Ｒ５は、結合する５員環に対して縮合環を形成する炭素数４または５の飽和または不飽和の２価の炭化水素基を示す。Ｒ６は、Ｒ５の炭素原子と結合する原子または基であり、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン化炭化水素基、酸素または硫黄を含む炭素数１〜２０の炭化水素基または炭素数１〜２０の炭化水素基置換シリル基を示す。ｎは、０〜１０の整数を示し、ｎが２以上の場合、Ｒ６は、結合している炭素原子と一緒に環を形成していてもよい。］
【００７２】
上記一般式（４）中、Ｍ１、Ｘ１、Ｘ２、Ｑ１、Ｑ２、Ｒ１、Ｒ２、Ｒ４の詳細な定義は、先の一般式（１）の説明の定義に従うものである。また、Ｒ５が結合するシクロペンタジエニル部分とＲ５から形成される縮環シクロペンタジエニル構造の具体例としては、上述の部分構造（Ｉ）〜（ＶＩ）が挙げられる。これらの具体例の中でも、（Ｉ）、（ＩＩＩ）、（ＶＩ）が好ましい。また、これらの部分構造（Ｉ）〜（ＶＩ）上には、Ｒ６が置換していてもよい。
【００７３】
置換基のＲ６は、水素原子以外に、塩素原子、臭素原子、ヨウ素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、４−ｔ−ブチルフェニル基、３，５−ジメチルフェニル基、３，５−ジ−ｔ−ブチルフェニル基、ナフチル基、アントラセニル基、ビス（トリメチルシリル）メチル基、ビス（ｔ−ブチルジメチルシリル）メチル基、ブロモメチル基、クロロメチル基、２−クロロエチル基、２−ブロモエチル基、２−ブロモプロピル基、３−ブロモプロピル基、２−ブロモシクロペンチル基、２，３−ジブロモシクロペンチル基、２−ブロモ−３−ヨードシクロペンチル基、２，３−ジブロモシクロヘキシル基、２−クロロ−３−ヨードシクロヘキシル基、２−クロロフェニル基、４−クロロフェニル基、２，３，４，５，６−ペンタフルオロフェニル基、２，６−ジクロロ−４−トリメチルシリルフェニル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基、フリル基、テトラヒドロフリル基、２−メチルフリル基、２−（トリメチル）シリルフリル基などが挙げられる。Ｒ６は、結合している炭素原子と一緒に環を形成していてもよい。また、上記一般式（４）において、特にＲ２が水素原子の場合、２つのＲ４とＲ６が全て水素原子であるか、あるいは２つのＲ４とＲ６のうちいずれか少なくとも１つが炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基であることが好ましく、具体的にはメチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、３，５−ジメチルフェニル基、４−ｔ−ブチルフェニル基、３，５−ジ−ｔ−ブチルフェニル基、ビス（トリメチルシリル）メチル基、ビス（ｔ−ブチルジメチルシリル）メチル基、ブロモメチル基、クロロメチル基、２−クロロエチル基、２−ブロモエチル基、２−ブロモプロピル基、３−ブロモプロピル基、２−ブロモシクロペンチル基、２，３−ジブロモシクロペンチル基、２−ブロモ−３−ヨードシクロペンチル基、２，３−ジブロモシクロヘキシル基、２−クロロ−３−ヨードシクロヘキシル基、２−クロロフェニル基、４−クロロフェニル基、２，３，４，５，６−ペンタフルオロフェニル基、４−トリフルオロメチルフェニル基、フリル基、テトラヒドロフリル基、２−メチルフリル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基、フリル基、テトラヒドロフリル基、２−メチルフリル基、２−（トリメチル）シリルフリル基等が好適に挙げられる。更に、上記一般式（４）におけるＲ２が水素原子の場合の別の好ましい態様として、２つのＲ４のうちいずれか一方は水素であり、残りの一方が炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基であることが好ましく、具体的には、残りの一方のＲ４はメチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、３，５−ジメチルフェニル基、４−ｔ−ブチルフェニル基、３，５−ジ−ｔ−ブチルフェニル基、ビス（トリメチルシリル）メチル基、ビス（ｔ−ブチルジメチルシリル）メチル基、ブロモメチル基、クロロメチル基、２−クロロエチル基、２−ブロモエチル基、２−ブロモプロピル基、３−ブロモプロピル基、２−ブロモシクロペンチル基、２，３−ジブロモシクロペンチル基、２−ブロモ−３−ヨードシクロペンチル基、２，３−ジブロモシクロヘキシル基、２−クロロ−３−ヨードシクロヘキシル基、２−クロロフェニル基、４−クロロフェニル基、２，３，４，５，６−ペンタフルオロフェニル基、４−トリフルオロメチルフェニル基、フリル基、テトラヒドロフリル基、２−メチルフリル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基、フリル基、テトラヒドロフリル基、２−メチルフリル基、２−（トリメチル）シリルフリル基などが好適に挙げられ、２つのＲ４のうちいずれか一方は水素であり、残りの一方が炭素数１〜２０の炭化水素基、ケイ素数１〜６を含む炭素数１〜１８のケイ素含有炭化水素基であることがより好ましく、具体的には、残りの一方のＲ４はメチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、３，５−ジメチルフェニル基、４−ｔ−ブチルフェニル基、３，５−ジ−ｔ−ブチルフェニル基、ビス（トリメチルシリル）メチル基、ビス（ｔ−ブチルジメチルシリル）メチル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基などがより好適に挙げられ、更に好ましくは、残りの一方のＲ４は具体的には、メチル基、エチル基、ｎ−プロピル基、ｉ−プロピル基、ｎ−ブチル基、ｉ−ブチル基、ｔ−ブチル基、フェニル基、トリメチルシリル基、トリフェニルシリル基であり、特に好ましくは、残りの一方のＲ４は具体的には、ｎ−ブチル基、ｉ−ブチル基、ｔ−ブチル基、フェニル基、トリメチルシリル基、トリフェニルシリル基である。また、上記一般式（４）において、特にＲ４が水素原子の場合、Ｒ２およびＲ６は水素原子、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基のいずれかであることが好ましく、具体的には、Ｒ２およびＲ６は水素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、３，５−ジメチルフェニル基、４−ｔ−ブチルフェニル基、３，５−ジ−ｔ−ブチルフェニル基、ビス（トリメチルシリル）メチル基、ビス（ｔ−ブチルジメチルシリル）メチル基、ブロモメチル基、クロロメチル基、２−クロロエチル基、２−ブロモエチル基、２−ブロモプロピル基、３−ブロモプロピル基、２−ブロモシクロペンチル基、２，３−ジブロモシクロペンチル基、２−ブロモ−３−ヨードシクロペンチル基、２，３−ジブロモシクロヘキシル基、２−クロロ−３−ヨードシクロヘキシル基、２−クロロフェニル基、４−クロロフェニル基、２，３，４，５，６−ペンタフルオロフェニル基、４−トリフルオロメチルフェニル基、フリル基、テトラヒドロフリル基、２−メチルフリル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基、フリル基、テトラヒドロフリル基、２−メチルフリル基、２−（トリメチル）シリルフリル基などのいずれかが好適に挙げられ、Ｒ２およびＲ６は水素原子、炭素数１〜２０の炭化水素基、ケイ素数１〜６を含む炭素数１〜１８のケイ素含有炭化水素基であることがより好ましく、具体的には、Ｒ２およびＲ６は水素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、３，５−ジメチルフェニル基、４−ｔ−ブチルフェニル基、３，５−ジ−ｔ−ブチルフェニル基、ビス（トリメチルシリル）メチル基、ビス（ｔ−ブチルジメチルシリル）メチル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基などがより好適に挙げられ、更に好ましくは、Ｒ２およびＲ６は具体的には、水素原子、メチル基、エチル基、ｎ−プロピル基、ｉ−プロピル基、ｎ−ブチル基、ｉ−ブチル基、ｔ−ブチル基、フェニル基、トリメチルシリル基、トリフェニルシリル基であり、特に好ましくは、Ｒ２およびＲ６は具体的には、水素原子、ｎ−ブチル基、ｉ−ブチル基、ｔ−ブチル基、フェニル基、トリメチルシリル基、トリフェニルシリル基である。
【００７４】
本発明に係るオレフィン重合用触媒成分として、必須成分（Ａ−１）のメタロセン化合物は、下記一般式（５）で示されるものが更に好ましい。
【００７５】
【化１５】
0005906893.tif 000011
【００７６】
［式（５）中、Ｍ１は、Ｔｉ、ＺｒまたはＨｆのいずれかの遷移金属を示す。Ｘ１およびＸ２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１は、炭素原子、ケイ素原子またはゲルマニウム原子を示す。Ｒ１は、それぞれ独立して、水素原子または炭素数１〜１０の炭化水素基を示し、２つのＲ１は、結合しているＱ１と一緒に環を形成していてもよい。Ｒ２、Ｒ４、Ｒ６は、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基を示す。Ｒ４は、結合している炭素原子と一緒に環を形成することはない。Ｒ６は、結合している炭素原子と一緒に環を形成していてもよい。］
【００７７】
上記一般式（５）中、Ｍ１、Ｘ１、Ｘ２、Ｑ１、Ｒ１、Ｒ２、Ｒ４、Ｒ６の詳細な定義は、先の一般式（４）の説明の定義に従うものである。また、置換基のＲ６は、好ましくは、水素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、４−ｔ−ブチルフェニル基、３，５−ジメチルフェニル基、３，５−ジ−ｔ−ブチルフェニル基、ビス（トリメチルシリル）メチル基、ビス（ｔ−ブチルジメチルシリル）メチル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基、フリル基、テトラヒドロフリル基、２−メチルフリル基、２−（トリメチル）シリルフリル基であり、より好ましくは、水素原子、メチル基、エチル基、ｎ−プロピル基、ｉ−プロピル基、ｎ−ブチル基、ｔ−ブチル基、ｎ−ペンチル基、ｎ−ヘキシル基、シクロヘキシル基、フェニル基であり、更に好ましくは、水素原子、メチル基、ｎ−ブチル基、ｔ−ブチル基、フェニル基、トリメチルシリル基であり、水素原子、メチル基、ｔ−ブチル基、フェニル基が特に好ましい。また、上記置換基Ｒ６が結合している炭素原子と一緒に環を形成する場合においては、隣接する２つのＲ６が、結合している炭素原子と一緒に六員環構造を形成することが好ましく、４位と５位の両Ｒ６が結合して六員環構造を形成することがより好ましく、結合するインデニル環と併せて全体としてベンゾインデニル環構造を形成することが更に好ましい。
【００７８】
本発明のオレフィン重合用触媒成分において、オレフィン重合用触媒成分の必須成分（Ａ−１）のメタロセン化合物の具体例を以下に示すが、これらに限定するものではない。
なお、これら具体例に示すメタロセン化合物のシクロペンタジエニル環、インデニル環およびアズレニル環上の置換基の位置を示す番号は、次式の通りである。
【００７９】
【化１６】
0005906893.tif 000012
【００８０】
（ｉ）架橋Ｃｐ（Ｉｎｄ）Ｚｒ型
ジメチルシリレン（シクロペンタジエニル）（インデニル）ジルコニウムジクロリド、
ジメチルシリレン（シクロペンタジエニル）（インデニル）ジルコニウムジメチル、
ジメチルシリレン（シクロペンタジエニル）（インデニル）ジルコニウムジフェニル、
イソプロピリデン（シクロペンタジエニル）（インデニル）ジルコニウムジクロリド、
シラシクロブチル（シクロペンタジエニル）（インデニル）ジルコニウムジクロリド、
シラシクロペンチル（シクロペンタジエニル）（インデニル）ジルコニウムジクロリド、シラシクロヘキシル（シクロペンタジエニル）（インデニル）ジルコニウムジクロリド、シクロブチリデン（シクロペンタジエニル）（インデニル）ジルコニウムジクロリド、
シクロペンチリデン（シクロペンタジエニル）（インデニル）ジルコニウムジクロリド、
シクロヘキシリデン（シクロペンタジエニル）（インデニル）ジルコニウムジクロリド、
ジメチルゲルミレン（シクロペンタジエニル）（インデニル）ジルコニウムジクロリド、
【００８１】
（ｉｉ）架橋Ｃｐ（３−置換Ｉｎｄ）Ｚｒ型
ジメチルシリレン（シクロペンタジエニル）（３−メチルインデニル）ジルコニウムジクロリド、
ジメチルシリレン（シクロペンタジエニル）（３−メチルインデニル）ジルコニウムジメチル、
イソプロピリデン（シクロペンタジエニル）（３−メチルインデニル）ジルコニウムジクロリド、
ジメチルシリレン（シクロペンタジエニル）（３−エチルインデニル）ジルコニウムジクロリド、
イソプロピリデン（シクロペンタジエニル）（３−エチルインデニル）ジルコニウムジクロリド、
ジメチルシリレン（シクロペンタジエニル）（３−ｎ−プロピルインデニル）ジルコニウムジクロリド、
イソプロピリデン（シクロペンタジエニル）（３−ｎ−プロピルインデニル）ジルコニウムジクロリド、
ジメチルシリレン（シクロペンタジエニル）（３−ｉ−プロピルインデニル）ジルコニウムジクロリド、
イソプロピリデン（シクロペンタジエニル）（３−ｉ−プロピルインデニル）ジルコニウムジクロリド、
ジメチルシリレン（シクロペンタジエニル）（３−ｎ−ブチルインデニル）ジルコニウムジクロリド、
イソプロピリデン（シクロペンタジエニル）（３−ｎ−ブチルインデニル）ジルコニウムジクロリド、
ジメチルシリレン（シクロペンタジエニル）（３−ｔ−ブチルインデニル）ジルコニウムジクロリド、
シクロブチリデン（シクロペンタジエニル）（３−ｔ−ブチルインデニル）ジルコニウムジクロリド、
ジメチルシリレン（シクロペンタジエニル）（３−ｔ−ブチルインデニル）ジルコニウムジメチル、
イソプロピリデン（シクロペンタジエニル）（３−ｔ−ブチルインデニル）ジルコニウムジクロリド、
ジメチルシリレン（シクロペンタジエニル）（３−ｎ−ペンチルインデニル）ジルコニウムジクロリド、
ジメチルシリレン（シクロペンタジエニル）（３−ｎ−ヘキシルインデニル）ジルコニウムジクロリド、
ジメチルシリレン（シクロペンタジエニル）（３−シクロヘキシルインデニル）ジルコニウムジクロリド、
ジメチルシリレン（シクロペンタジエニル）（３−フェニルインデニル）ジルコニウムジクロリド、
ジメチルシリレン（シクロペンタジエニル）（３−ベンジルインデニル）ジルコニウムジクロリド、
ジメチルシリレン（シクロペンタジエニル）（３−トリルインデニル）ジルコニウムジクロリド、
ジメチルシリレン（シクロペンタジエニル）（３−トリメチルシリルインデニル）ジルコニウムジクロリド、
ジメチルシリレン（シクロペンタジエニル）（３−クロロフェニルインデニル）ジルコニウムジクロリド、
ジメチルシリレン（シクロペンタジエニル）（３−フルオロフェニルインデニル）ジルコニウムジクロリド、
ジメチルシリレン（シクロペンタジエニル）（３−（５−メチル−２−フリル）インデニル）ジルコニウムジクロリド、
ジメチルシリレン（シクロペンタジエニル）（４−メチルインデニル）ジルコニウムジクロリド、
ジメチルシリレン（シクロペンタジエニル）（５−メチルインデニル）ジルコニウムジクロリド、
ジメチルシリレン（シクロペンタジエニル）（６−メチルインデニル）ジルコニウムジクロリド、
ジメチルシリレン（シクロペンタジエニル）（３，４−ジメチルインデニル）ジルコニウムジクロリド、
ジメチルシリレン（シクロペンタジエニル）（３−ｔ−ブチル−４−メチルインデニル）ジルコニウムジクロリド、
ジメチルシリレン（シクロペンタジエニル）（４−フェニルインデニル）ジルコニウムジクロリド、
ジメチルシリレン（シクロペンタジエニル）（４−（４−メチルフェニル）インデニル）ジルコニウムジクロリド、
ジメチルシリレン（シクロペンタジエニル）（４−（４−ｔ−ブチルフェニル）インデニル）ジルコニウムジクロリド、
【００８２】
ジメチルゲルミレン（シクロペンタジエニル）（３−メチルインデニル）ジルコニウムジクロリド、
ジメチルゲルミレン（シクロペンタジエニル）（３−エチルインデニル）ジルコニウムジクロリド、
ジメチルゲルミレン（シクロペンタジエニル）（３−ｉ−プロピルインデニル）ジルコニウムジクロリド、
ジメチルゲルミレン（シクロペンタジエニル）（３−ｎ−ブチルインデニル）ジルコニウムジクロリド、
ジメチルゲルミレン（シクロペンタジエニル）（３−ｔ−ブチルインデニル）ジルコニウムジクロリド、
ジエチルシリレン（シクロペンタジエニル）（インデニル）ジルコニウムジクロリド、
ジエチルシリレン（シクロペンタジエニル）（３−メチルインデニル）ジルコニウムジクロリド、
ジエチルシリレン（シクロペンタジエニル）（３−エチルインデニル）ジルコニウムジクロリド、
ジエチルシリレン（シクロペンタジエニル）（３−ｉ−プロピルインデニル）ジルコニウムジクロリド、
ジエチルシリレン（シクロペンタジエニル）（３−ｎ−ブチルインデニル）ジルコニウムジクロリド、
ジエチルシリレン（シクロペンタジエニル）（３−ｔ−ブチルインデニル）ジルコニウムジクロリド、
ジｎ−ブチルシリレン（シクロペンタジエニル）（インデニル）ジルコニウムジクロリド、
ジｎ−ブチルシリレン（シクロペンタジエニル）（３−メチルインデニル）ジルコニウムジクロリド、
ジｎ−ブチルシリレン（シクロペンタジエニル）（３−エチルインデニル）ジルコニウムジクロリド、
ジｎ−ブチルシリレン（シクロペンタジエニル）（３−ｉ−プロピルインデニル）ジルコニウムジクロリド、
ジｎ−ブチルシリレン（シクロペンタジエニル）（３−ｎ−ブチルインデニル）ジルコニウムジクロリド、
ジｎ−ブチルシリレン（シクロペンタジエニル）（３−ｔ−ブチルインデニル）ジルコニウムジクロリド、
ジフェニルシリレン（シクロペンタジエニル）（インデニル）ジルコニウムジクロリド、
ジフェニルメチレン（シクロペンタジエニル）（インデニル）ジルコニウムジクロリド、
ジフェニルシリレン（シクロペンタジエニル）（３−メチルインデニル）ジルコニウムジクロリド、
ジフェニルシリレン（シクロペンタジエニル）（３−エチルインデニル）ジルコニウムジクロリド、
ジフェニルシリレン（シクロペンタジエニル）（３−ｉ−プロピルインデニル）ジルコニウムジクロリド、
ジフェニルシリレン（シクロペンタジエニル）（３−ｎ−ブチルインデニル）ジルコニウムジクロリド、
ジフェニルシリレン（シクロペンタジエニル）（３−ｔ−ブチルインデニル）ジルコニウムジクロリド、
ジメチルシリレン（シクロペンタジエニル）（ベンゾ［ｅ］インデニル）ジルコニウムジクロリド、
ジメチルシリレン（シクロペンタジエニル）（ジベンゾインデニル）ジルコニウムジクロリド、
ジメチルシリレン（シクロペンタジエニル）（アズレニル）ジルコニウムジクロリド、
ジメチルシリレン（シクロペンタジエニル）（４−メチルアズレニル）ジルコニウムジクロリド、
ジメチルシリレン（シクロペンタジエニル）（４−フェニルアズレニル）ジルコニウムジクロリド、
ジメチルシリレン（シクロペンタジエニル）（５，６−ジメチルインデニル）ジルコニウムジクロリド、
ジメチルシリレン（シクロペンタジエニル）（ベンゾ［ｆ］インデニル）ジルコニウムジクロリド、
ジメチルシリレン（シクロペンタジエニル）（６，７−ジヒドロインダセニル）ジルコニウムジクロリド、
ジメチルシリレン（シクロペンタジエニル）（５，５，７，７−テトラメチル−６，７−ジヒドロインダセニル）ジルコニウムジクロリド、
ジメチルシリレン（シクロペンタジエニル）（５，６，７，８−テトラヒドロベンゾ［ｆ］インデニル）ジルコニウムジクロリド、
ジメチルシリレン（シクロペンタジエニル）（５，６，７，８−テトラヒドロ−５，５，８，８−テトラメチルベンゾ［ｆ］インデニル）ジルコニウムジクロリド。
【００８３】
（ｉｉｉ）架橋（３−置換Ｃｐ）（Ｉｎｄ）Ｚｒ型
ジメチルシリレン（４−メチルシクロペンタジエニル）（インデニル）ジルコニウムジクロリド、
ジメチルシリレン（４−エチルシクロペンタジエニル）（インデニル）ジルコニウムジクロリド、
ジメチルシリレン（４−イソプロピルシクロペンタジエニル）（インデニル）ジルコニウムジクロリド、
ジメチルシリレン（４−ｎ−ブチルシクロペンタジエニル）（インデニル）ジルコニウムジクロリド、
ジメチルシリレン（４−イソブチルシクロペンタジエニル）（インデニル）ジルコニウムジクロリド、
ジメチルシリレン（４−ｔ−ブチルシクロペンタジエニル）（インデニル）ジルコニウムジクロリド、
ジメチルシリレン（４−ｔ−ブチルシクロペンタジエニル）（インデニル）ジルコニウムジブロマイド、
ジメチルシリレン（４−ｔ−ブチルシクロペンタジエニル）（インデニル）ジルコニウムジメチル、
ジメチルシリレン（４−ｔ−ブチルシクロペンタジエニル）（インデニル）ジルコニウムジフェニル、
ジメチルシリレン（４−ｔ−ブチルシクロペンタジエニル）（４，５，６，７−テトラヒドロインデニル）ジルコニウムジクロリド、
ジメチルシリレン（４−ｔ−ブチルシクロペンタジエニル）（アズレニル）ジルコニウムジクロリド、
ジメチルシリレン（４−トリメチルシリルシクロペンタジエニル）（インデニル）ジルコニウムジクロリド、
ジメチルシリレン（４−（２−ブロモエチル）シクロペンタジエニル）（インデニル）ジルコニウムジクロリド、
ジメチルシリレン（４−（２−トリメチルシリル−フリル）シクロペンタジエニル）（インデニル）ジルコニウムジクロリド、
ジメチルシリレン（４−フェニルシクロペンタジエニル）（インデニル）ジルコニウムジクロリド、
ジメチルシリレン（４−（４−メチルフェニル）シクロペンタジエニル）（インデニル）ジルコニウムジクロリド、
イソプロピリデン（４−ｔ−ブチルシクロペンタジエニル）（インデニル）ジルコニウムジクロリド、
ジメチルゲルミレン（４−ｔ−ブチルシクロペンタジエニル）（インデニル）ジルコニウムジクロリド、
【００８４】
（ｉｖ）架橋（４−置換Ｃｐ）（３−置換Ｉｎｄ）Ｚｒ型
ジメチルシリレン（４−ｔ−ブチルシクロペンタジエニル）（３−メチルインデニル）ジルコニウムジクロリド、
ジメチルシリレン（４−ｔ−ブチルシクロペンタジエニル）（３−ｔ−ブチルインデニル）ジルコニウムジクロリド、
ジメチルシリレン（４−ｔ−ブチルシクロペンタジエニル）（３−ｔ−ブチルインデニル）ジルコニウムジメチル、
ジメチルシリレン（４−ｔ−ブチルシクロペンタジエニル）（４−フェニルインデニル）ジルコニウムジクロリド、
ジメチルシリレン（３，４−ジメチルシクロペンタジエニル）（３−ｔ−ブチルインデニル）ジルコニウムジクロリド、
イソプロピリデン（４−ｔ−ブチルシクロペンタジエニル）（３−ｎ−ブチルインデニル）ジルコニウムジクロリド、
ジメチルシリレン（４−ｔ−ブチルシクロペンタジエニル）（４−フェニルアズレニル）ジルコニウムジクロリド、
【００８５】
（ｖ）架橋ビスＣｐＺｒ型
ジメチルシリレンビス（シクロペンタジエニル）ジルコニウムジクロリド、
ジメチルシリレンビス（シクロペンタジエニル）ジルコニウムジメチル、
ジメチルシリレンビス（シクロペンタジエニル）ジルコニウムジフェニル、
ジメチルシリレンビス（シクロペンタジエニル）ジルコニウムジベンジル、
イソプロピリデンビス（シクロペンタジエニル）ジルコニウムジクロリド、
シラシクロブチルビス（シクロペンタジエニル）ジルコニウムジクロリド、
ジメチルゲルミレンビス（シクロペンタジエニル）ジルコニウムジクロリド、
【００８６】
（ｖｉ）架橋Ｃｐ（３−置換Ｃｐ）Ｚｒ型
ジメチルシリレン（３−ｎ−プロピルシクロペンタジエニル）（シクロペンタジエニル）ジルコニウムジクロリド、
ジメチルシリレン（３−ｔ−ブチルシクロペンタジエニル）（シクロペンタジエニル）ジルコニウムジクロリド、
ジメチルシリレン（３−シクロヘキシルシクロペンタジエニル）（シクロペンタジエニル）ジルコニウムジクロリド、
ジメチルシリレン（３−ビフェニルシクロペンタジエニル）（シクロペンタジエニル）ジルコニウムジクロリド、
ジメチルシリレン（３−（４−メチルフェニル）シクロペンタジエニル）（シクロペンタジエニル）ジルコニウムジクロリド、
ジメチルシリレン（３−（５−メチル−２−フリル）シクロペンタジエニル）（シクロペンタジエニル）ジルコニウムジクロリド、
ジメチルシリレン（３−ｔ−ブチル−４−メチルシクロペンタジエニル）（シクロペンタジエニル）ジルコニウムジクロリド、
ジメチルシリレン（３−ｔ−ブチル−４−エチルシクロペンタジエニル）（シクロペンタジエニル）ジルコニウムジクロリド、
イソプロピリデン（３−ｔ−ブチルシクロペンタジエニル）（シクロペンタジエニル）ジルコニウムジクロリド、
ジメチルゲルミレン（３−ｔ−ブチルシクロペンタジエニル）（シクロペンタジエニル）ジルコニウムジクロリド、
【００８７】
（ｖｉｉ）架橋ビス（３−置換Ｃｐ）Ｚｒ型
ジメチルシリレンビス（３−ｔ−ブチルシクロペンタジエニル）ジルコニウムジクロリド、
ジメチルシリレンビス（３−ｔ−ブチルシクロペンタジエニル）ジルコニウムジメチル、
ジメチルシリレンビス（３−ｔ−ブチルシクロペンタジエニル）ジルコニウムジフェニル、
イソプロピリデンビス（３−ｔ−ブチルシクロペンタジエニル）ジルコニウムジクロリド、
シラシクロブチルビス（３−ｔ−ブチルシクロペンタジエニル）ジルコニウムジクロリド、
ジメチルゲルミレンビス（３−ｔ−ブチルシクロペンタジエニル）ジルコニウムジクロリド、
ジメチルシリレンビス（３−アリルシクロペンタジエニル）ジルコニウムジクロリド、
ジメチルシリレンビス（３−（トリメチルシリル）シクロペンタジエニル）ジルコニウムジクロリド、
ジメチルシリレンビス（３−エチル−４−メチルシクロペンタジエニル）ジルコニウムジクロリド、
ジメチルシリレンビス（３−ｔ−ブチル−４−メチルシクロペンタジエニル）ジルコニウムジクロリド、
ジメチルシリレンビス（３−（２−ブロモエチル）シクロペンタジエニル）ジルコニウムジクロリド、
ジメチルシリレンビス（３−（４−クロロ−フェニル）シクロペンタジエニル）ジルコニウムジクロリド、
ジメチルシリレンビス（３−ベンジルシクロペンタジエニル）ジルコニウムジクロリド、
ジメチルシリレンビス（３−（５−メチル−２−フリル）シクロペンタジエニル）ジルコニウムジクロリド、
ジメチルシリレン（３−ｔ−ブチルシクロペンタジエニル）（３−メチルシクロペンタジエニル）ジルコニウムジクロリド、
ジメチルシリレン（３−ｔ−ブチルシクロペンタジエニル）（４−ｔ−ブチルシクロペンタジエニル）ジルコニウムジクロリド、
ジメチルシリレン（３−メチルシクロペンタジエニル）（４−フェニルシクロペンタジエニル）ジルコニウムジクロリド、
ジメチルシリレン（３，４−ジメチルシクロペンタジエニル）（３−ｔ−ブチルシクロペンタジエニル）ジルコニウムジクロリド、
ジメチルシリレン（３，４−ジメチルシクロペンタジエニル）（３−（２−メチルフリル）シクロペンタジエニル）ジルコニウムジクロリド、
ジメチルシリレン（３−メチル−４−フェニルシクロペンタジエニル）（３−ｔ−ブチル−４−エチルシクロペンタジエニル）ジルコニウムジクロリド、
【００８８】
また、上記化合物のジルコニウムを、チタニウムまたはハフニウムに代えた化合物、等が挙げられる。
さらに、これらのメタロセン化合物を必須成分（Ａ−１）として用いるに際しては、２種以上を用いることも可能である。
【００８９】
さらに、上記に例示した具体的化合物の中にあって、必須成分（Ａ−１）であるメタロセン化合物として、重合活性が高い点で好ましいものを以下に示す。
ジメチルシリレン（シクロペンタジエニル）（３−メチルインデニル）ジルコニウムジクロリド、
ジメチルシリレン（シクロペンタジエニル）（３−メチルインデニル）ジルコニウムジメチル、
イソプロピリデン（シクロペンタジエニル）（３−メチルインデニル）ジルコニウムジクロリド、
ジメチルシリレン（シクロペンタジエニル）（３−エチルインデニル）ジルコニウムジクロリド、
イソプロピリデン（シクロペンタジエニル）（３−エチルインデニル）ジルコニウムジクロリド、
ジメチルシリレン（シクロペンタジエニル）（３−ｎ−プロピルインデニル）ジルコニウムジクロリド、
イソプロピリデン（シクロペンタジエニル）（３−ｎ−プロピルインデニル）ジルコニウムジクロリド、
ジメチルシリレン（シクロペンタジエニル）（３−ｉ−プロピルインデニル）ジルコニウムジクロリド、
イソプロピリデン（シクロペンタジエニル）（３−ｉ−プロピルインデニル）ジルコニウムジクロリド、
ジメチルシリレン（シクロペンタジエニル）（３−ｎ−ブチルインデニル）ジルコニウムジクロリド、
イソプロピリデン（シクロペンタジエニル）（３−ｎ−ブチルインデニル）ジルコニウムジクロリド、
ジメチルシリレン（シクロペンタジエニル）（３−ｔ−ブチルインデニル）ジルコニウムジクロリド、
シクロブチリデン（シクロペンタジエニル）（３−ｔ−ブチルインデニル）ジルコニウムジクロリド、
ジメチルシリレン（シクロペンタジエニル）（３−ｔ−ブチルインデニル）ジルコニウムジメチル、
イソプロピリデン（シクロペンタジエニル）（３−ｔ−ブチルインデニル）ジルコニウムジクロリド、
ジメチルシリレン（シクロペンタジエニル）（３−ｎ−ペンチルインデニル）ジルコニウムジクロリド、
ジメチルシリレン（シクロペンタジエニル）（３−ｎ−ヘキシルインデニル）ジルコニウムジクロリド、
【００９０】
ジメチルシリレン（シクロペンタジエニル）（３−シクロヘキシルインデニル）ジルコニウムジクロリド、
ジメチルシリレン（シクロペンタジエニル）（３−フェニルインデニル）ジルコニウムジクロリド、
ジメチルシリレン（シクロペンタジエニル）（３−ベンジルインデニル）ジルコニウムジクロリド、
ジメチルシリレン（シクロペンタジエニル）（３−トリルインデニル）ジルコニウムジクロリド、
ジメチルシリレン（シクロペンタジエニル）（３−トリメチルシリルインデニル）ジルコニウムジクロリド、
ジメチルシリレン（シクロペンタジエニル）（３−クロロフェニルインデニル）ジルコニウムジクロリド、
ジメチルシリレン（シクロペンタジエニル）（３−フルオロフェニルインデニル）ジルコニウムジクロリド、
ジメチルシリレン（シクロペンタジエニル）（３−（５−メチル−２−フリル）インデニル）ジルコニウムジクロリド、
ジメチルシリレン（シクロペンタジエニル）（４−メチルインデニル）ジルコニウムジクロリド、
ジメチルシリレン（シクロペンタジエニル）（５−メチルインデニル）ジルコニウムジクロリド、
ジメチルシリレン（シクロペンタジエニル）（６−メチルインデニル）ジルコニウムジクロリド、
ジメチルシリレン（シクロペンタジエニル）（３，４−ジメチルインデニル）ジルコニウムジクロリド、
ジメチルシリレン（シクロペンタジエニル）（３−ｔ−ブチル−４−メチルインデニル）ジルコニウムジクロリド、
ジメチルシリレン（シクロペンタジエニル）（４−フェニルインデニル）ジルコニウムジクロリド、
ジメチルシリレン（シクロペンタジエニル）（４−（４−メチルフェニル）インデニル）ジルコニウムジクロリド、
ジメチルシリレン（シクロペンタジエニル）（４−（４−ｔ−ブチルフェニル）インデニル）ジルコニウムジクロリド、
【００９１】
ジエチルシリレン（シクロペンタジエニル）（３−メチルインデニル）ジルコニウムジクロリド、
ジエチルシリレン（シクロペンタジエニル）（３−エチルインデニル）ジルコニウムジクロリド、
ジエチルシリレン（シクロペンタジエニル）（３−ｉ−プロピルインデニル）ジルコニウムジクロリド、
ジエチルシリレン（シクロペンタジエニル）（３−ｎ−ブチルインデニル）ジルコニウムジクロリド、
ジエチルシリレン（シクロペンタジエニル）（３−ｔ−ブチルインデニル）ジルコニウムジクロリド、
ジｎ−ブチルシリレン（シクロペンタジエニル）（３−メチルインデニル）ジルコニウムジクロリド、
ジｎ−ブチルシリレン（シクロペンタジエニル）（３−エチルインデニル）ジルコニウムジクロリド、
ジｎ−ブチルシリレン（シクロペンタジエニル）（３−ｉ−プロピルインデニル）ジルコニウムジクロリド、
ジｎ−ブチルシリレン（シクロペンタジエニル）（３−ｎ−ブチルインデニル）ジルコニウムジクロリド、
ジｎ−ブチルシリレン（シクロペンタジエニル）（３−ｔ−ブチルインデニル）ジルコニウムジクロリド、
ジフェニルシリレン（シクロペンタジエニル）（インデニル）ジルコニウムジクロリド、
ジフェニルメチレン（シクロペンタジエニル）（インデニル）ジルコニウムジクロリド、
ジフェニルシリレン（シクロペンタジエニル）（３−メチルインデニル）ジルコニウムジクロリド、
【００９２】
ジフェニルシリレン（シクロペンタジエニル）（３−エチルインデニル）ジルコニウムジクロリド、
ジフェニルシリレン（シクロペンタジエニル）（３−ｉ−プロピルインデニル）ジルコニウムジクロリド、
ジフェニルシリレン（シクロペンタジエニル）（３−ｎ−ブチルインデニル）ジルコニウムジクロリド、
ジフェニルシリレン（シクロペンタジエニル）（３−ｔ−ブチルインデニル）ジルコニウムジクロリド、
ジメチルシリレン（シクロペンタジエニル）（ベンゾ［ｅ］インデニル）ジルコニウムジクロリド、
ジメチルシリレン（シクロペンタジエニル）（ジベンゾインデニル）ジルコニウムジクロリド、
ジメチルシリレン（シクロペンタジエニル）（４−メチルアズレニル）ジルコニウムジクロリド、
ジメチルシリレン（シクロペンタジエニル）（４−フェニルアズレニル）ジルコニウムジクロリド、
ジメチルシリレン（シクロペンタジエニル）（５，６−ジメチルインデニル）ジルコニウムジクロリド、
ジメチルシリレン（シクロペンタジエニル）（ベンゾ［ｆ］インデニル）ジルコニウムジクロリド、
ジメチルシリレン（４−メチルシクロペンタジエニル）（インデニル）ジルコニウムジクロリド、
ジメチルシリレン（４−エチルシクロペンタジエニル）（インデニル）ジルコニウムジクロリド、
ジメチルシリレン（４−イソプロピルシクロペンタジエニル）（インデニル）ジルコニウムジクロリド、
ジメチルシリレン（４−ｎ−ブチルシクロペンタジエニル）（インデニル）ジルコニウムジクロリド、
ジメチルシリレン（４−イソブチルシクロペンタジエニル）（インデニル）ジルコニウムジクロリド、
ジメチルシリレン（４−ｔ−ブチルシクロペンタジエニル）（インデニル）ジルコニウムジクロリド、
ジメチルシリレン（４−ｔ−ブチルシクロペンタジエニル）（インデニル）ジルコニウムジブロマイド、
ジメチルシリレン（４−ｔ−ブチルシクロペンタジエニル）（インデニル）ジルコニウムジメチル、
ジメチルシリレン（４−ｔ−ブチルシクロペンタジエニル）（インデニル）ジルコニウムジフェニル、
【００９３】
ジメチルシリレン（４−ｔ−ブチルシクロペンタジエニル）（４，５，６，７−テトラヒドロインデニル）ジルコニウムジクロリド、
ジメチルシリレン（４−ｔ−ブチルシクロペンタジエニル）（アズレニル）ジルコニウムジクロリド、
ジメチルシリレン（４−トリメチルシリルシクロペンタジエニル）（インデニル）ジルコニウムジクロリド、
ジメチルシリレン（４−（２−ブロモエチル）シクロペンタジエニル）（インデニル）ジルコニウムジクロリド、
ジメチルシリレン（４−（２−トリメチルシリル−フリル）シクロペンタジエニル）（インデニル）ジルコニウムジクロリド、
ジメチルシリレン（４−フェニルシクロペンタジエニル）（インデニル）ジルコニウムジクロリド、
ジメチルシリレン（４−（４−メチルフェニル）シクロペンタジエニル）（インデニル）ジルコニウムジクロリド、
イソプロピリデン（４−ｔ−ブチルシクロペンタジエニル）（インデニル）ジルコニウムジクロリド、
ジメチルシリレン（４−ｔ−ブチルシクロペンタジエニル）（３−メチルインデニル）ジルコニウムジクロリド、
ジメチルシリレン（４−ｔ−ブチルシクロペンタジエニル）（３−ｔ−ブチルインデニル）ジルコニウムジクロリド、
ジメチルシリレン（４−ｔ−ブチルシクロペンタジエニル）（３−ｔ−ブチルインデニル）ジルコニウムジメチル、
ジメチルシリレン（４−ｔ−ブチルシクロペンタジエニル）（４−フェニルインデニル）ジルコニウムジクロリド、
ジメチルシリレン（３，４−ジメチルシクロペンタジエニル）（３−ｔ−ブチルインデニル）ジルコニウムジクロリド、
イソプロピリデン（４−ｔ−ブチルシクロペンタジエニル）（３−ｎ−ブチルインデニル）ジルコニウムジクロリド、
ジメチルシリレン（４−ｔ−ブチルシクロペンタジエニル）（４−フェニルアズレニル）ジルコニウムジクロリド、
ジメチルシリレン（３−ｎ−プロピルシクロペンタジエニル）（シクロペンタジエニル）ジルコニウムジクロリド、
ジメチルシリレン（３−ｔ−ブチルシクロペンタジエニル）（シクロペンタジエニル）ジルコニウムジクロリド、
ジメチルシリレン（３−シクロヘキシルシクロペンタジエニル）（シクロペンタジエニル）ジルコニウムジクロリド、
ジメチルシリレン（３−ビフェニルシクロペンタジエニル）（シクロペンタジエニル）ジルコニウムジクロリド、
【００９４】
ジメチルシリレン（３−（４−メチルフェニル）シクロペンタジエニル）（シクロペンタジエニル）ジルコニウムジクロリド、
ジメチルシリレン（３−（５−メチル−２−フリル）シクロペンタジエニル）（シクロペンタジエニル）ジルコニウムジクロリド、
ジメチルシリレン（３−ｔ−ブチル−４−メチルシクロペンタジエニル）（シクロペンタジエニル）ジルコニウムジクロリド、
ジメチルシリレン（３−ｔ−ブチル−４−エチルシクロペンタジエニル）（シクロペンタジエニル）ジルコニウムジクロリド、
イソプロピリデン（３−ｔ−ブチルシクロペンタジエニル）（シクロペンタジエニル）ジルコニウムジクロリド、
ジメチルシリレンビス（３−ｔ−ブチルシクロペンタジエニル）ジルコニウムジクロリド、
ジメチルシリレンビス（３−ｔ−ブチルシクロペンタジエニル）ジルコニウムジメチル、
ジメチルシリレンビス（３−ｔ−ブチルシクロペンタジエニル）ジルコニウムジフェニル、
イソプロピリデンビス（３−ｔ−ブチルシクロペンタジエニル）ジルコニウムジクロリド、
ジメチルシリレンビス（３−アリルシクロペンタジエニル）ジルコニウムジクロリド、
ジメチルシリレンビス（３−（トリメチルシリル）シクロペンタジエニル）ジルコニウムジクロリド、
ジメチルシリレンビス（３−エチル−４−メチルシクロペンタジエニル）ジルコニウムジクロリド、
ジメチルシリレンビス（３−ｔ−ブチル−４−メチルシクロペンタジエニル）ジルコニウムジクロリド、
ジメチルシリレンビス（３−（２−ブロモエチル）シクロペンタジエニル）ジルコニウムジクロリド、
ジメチルシリレンビス（３−（４−クロロ−フェニル）シクロペンタジエニル）ジルコニウムジクロリド、
ジメチルシリレンビス（３−ベンジルシクロペンタジエニル）ジルコニウムジクロリド、
ジメチルシリレンビス（３−（５−メチル−２−フリル）シクロペンタジエニル）ジルコニウムジクロリド、
ジメチルシリレン（３−ｔ−ブチルシクロペンタジエニル）（３−メチルシクロペンタジエニル）ジルコニウムジクロリド、
ジメチルシリレン（３−ｔ−ブチルシクロペンタジエニル）（４−ｔ−ブチルシクロペンタジエニル）ジルコニウムジクロリド、
ジメチルシリレン（３−メチルシクロペンタジエニル）（４−フェニルシクロペンタジエニル）ジルコニウムジクロリド、
ジメチルシリレン（３，４−ジメチルシクロペンタジエニル）（３−ｔ−ブチルシクロペンタジエニル）ジルコニウムジクロリド、
ジメチルシリレン（３，４−ジメチルシクロペンタジエニル）（３−（２−メチルフリル）シクロペンタジエニル）ジルコニウムジクロリド、
ジメチルシリレン（３−メチル−４−フェニルシクロペンタジエニル）（３−ｔ−ブチル−４−エチルシクロペンタジエニル）ジルコニウムジクロリド、
等があげられる。
【００９５】
さらに、上記に例示した具体的化合物の中にあって、必須成分（Ａ−１）であるメタロセン化合物として、成形性に優れる点で好ましいものを以下に示す。
ジメチルシリレン（シクロペンタジエニル）（３−メチルインデニル）ジルコニウムジクロリド、
ジメチルシリレン（シクロペンタジエニル）（３−メチルインデニル）ジルコニウムジメチル、
イソプロピリデン（シクロペンタジエニル）（３−メチルインデニル）ジルコニウムジクロリド、
ジメチルシリレン（シクロペンタジエニル）（３−エチルインデニル）ジルコニウムジクロリド、
イソプロピリデン（シクロペンタジエニル）（３−エチルインデニル）ジルコニウムジクロリド、
ジメチルシリレン（シクロペンタジエニル）（３−ｎ−プロピルインデニル）ジルコニウムジクロリド、
イソプロピリデン（シクロペンタジエニル）（３−ｎ−プロピルインデニル）ジルコニウムジクロリド、
ジメチルシリレン（シクロペンタジエニル）（３−ｉ−プロピルインデニル）ジルコニウムジクロリド、
イソプロピリデン（シクロペンタジエニル）（３−ｉ−プロピルインデニル）ジルコニウムジクロリド、
ジメチルシリレン（シクロペンタジエニル）（３−フェニルインデニル）ジルコニウムジクロリド、
ジメチルシリレン（シクロペンタジエニル）（３−トリルインデニル）ジルコニウムジクロリド、
ジメチルシリレン（シクロペンタジエニル）（３−クロロフェニルインデニル）ジルコニウムジクロリド、
ジメチルシリレン（シクロペンタジエニル）（３−フルオロフェニルインデニル）ジルコニウムジクロリド、
ジメチルシリレン（シクロペンタジエニル）（３−（５−メチル−２−フリル）インデニル）ジルコニウムジクロリド、
ジメチルシリレン（シクロペンタジエニル）（４−メチルインデニル）ジルコニウムジクロリド、
ジメチルシリレン（シクロペンタジエニル）（５−メチルインデニル）ジルコニウムジクロリド、
ジメチルシリレン（シクロペンタジエニル）（６−メチルインデニル）ジルコニウムジクロリド、
ジメチルシリレン（シクロペンタジエニル）（３，４−ジメチルインデニル）ジルコニウムジクロリド、
ジメチルシリレン（シクロペンタジエニル）（４−フェニルインデニル）ジルコニウムジクロリド、
ジメチルシリレン（シクロペンタジエニル）（４−（４−メチルフェニル）インデニル）ジルコニウムジクロリド、
ジメチルシリレン（シクロペンタジエニル）（４−（４−ｔ−ブチルフェニル）インデニル）ジルコニウムジクロリド、
ジエチルシリレン（シクロペンタジエニル）（３−メチルインデニル）ジルコニウムジクロリド、
ジエチルシリレン（シクロペンタジエニル）（３−エチルインデニル）ジルコニウムジクロリド、
【００９６】
ジエチルシリレン（シクロペンタジエニル）（３−ｉ−プロピルインデニル）ジルコニウムジクロリド、
ジｎ−ブチルシリレン（シクロペンタジエニル）（３−メチルインデニル）ジルコニウムジクロリド、
ジｎ−ブチルシリレン（シクロペンタジエニル）（３−エチルインデニル）ジルコニウムジクロリド、
ジｎ−ブチルシリレン（シクロペンタジエニル）（３−ｉ−プロピルインデニル）ジルコニウムジクロリド、
ジフェニルシリレン（シクロペンタジエニル）（３−メチルインデニル）ジルコニウムジクロリド、
ジフェニルシリレン（シクロペンタジエニル）（３−エチルインデニル）ジルコニウムジクロリド、
ジフェニルシリレン（シクロペンタジエニル）（３−ｉ−プロピルインデニル）ジルコニウムジクロリド、
ジメチルシリレン（シクロペンタジエニル）（ベンゾ［ｅ］インデニル）ジルコニウムジクロリド、
ジメチルシリレン（シクロペンタジエニル）（ジベンゾインデニル）ジルコニウムジクロリド、
ジメチルシリレン（シクロペンタジエニル）（４−メチルアズレニル）ジルコニウムジクロリド、
ジメチルシリレン（シクロペンタジエニル）（４−フェニルアズレニル）ジルコニウムジクロリド、
ジメチルシリレン（シクロペンタジエニル）（５，６−ジメチルインデニル）ジルコニウムジクロリド、
ジメチルシリレン（シクロペンタジエニル）（ベンゾ［ｆ］インデニル）ジルコニウムジクロリド、
ジメチルシリレン（４−メチルシクロペンタジエニル）（インデニル）ジルコニウムジクロリド、
ジメチルシリレン（４−エチルシクロペンタジエニル）（インデニル）ジルコニウムジクロリド、
ジメチルシリレン（４−イソプロピルシクロペンタジエニル）（インデニル）ジルコニウムジクロリド、
ジメチルシリレン（４−ｎ−ブチルシクロペンタジエニル）（インデニル）ジルコニウムジクロリド、
ジメチルシリレン（４−イソブチルシクロペンタジエニル）（インデニル）ジルコニウムジクロリド、
ジメチルシリレン（４−ｔ−ブチルシクロペンタジエニル）（インデニル）ジルコニウムジクロリド、
ジメチルシリレン（４−ｔ−ブチルシクロペンタジエニル）（インデニル）ジルコニウムジブロマイド、
ジメチルシリレン（４−ｔ−ブチルシクロペンタジエニル）（インデニル）ジルコニウムジメチル、
ジメチルシリレン（４−ｔ−ブチルシクロペンタジエニル）（インデニル）ジルコニウムジフェニル、
ジメチルシリレン（４−ｔ−ブチルシクロペンタジエニル）（４，５，６，７−テトラヒドロインデニル）ジルコニウムジクロリド、
ジメチルシリレン（４−ｔ−ブチルシクロペンタジエニル）（アズレニル）ジルコニウムジクロリド、
【００９７】
ジメチルシリレン（４−トリメチルシリルシクロペンタジエニル）（インデニル）ジルコニウムジクロリド、
ジメチルシリレン（４−（２−ブロモエチル）シクロペンタジエニル）（インデニル）ジルコニウムジクロリド、
ジメチルシリレン（４−（２−トリメチルシリル−フリル）シクロペンタジエニル）（インデニル）ジルコニウムジクロリド、
ジメチルシリレン（４−フェニルシクロペンタジエニル）（インデニル）ジルコニウムジクロリド、
ジメチルシリレン（４−（４−メチルフェニル）シクロペンタジエニル）（インデニル）ジルコニウムジクロリド、
イソプロピリデン（４−ｔ−ブチルシクロペンタジエニル）（インデニル）ジルコニウムジクロリド、
ジメチルゲルミレン（４−ｔ−ブチルシクロペンタジエニル）（インデニル）ジルコニウムジクロリド、
ジメチルシリレンビス（シクロペンタジエニル）ジルコニウムジクロリド、
ジメチルシリレンビス（シクロペンタジエニル）ジルコニウムジメチル、
ジメチルシリレンビス（シクロペンタジエニル）ジルコニウムジフェニル、
ジメチルシリレンビス（シクロペンタジエニル）ジルコニウムジベンジル、
イソプロピリデンビス（シクロペンタジエニル）ジルコニウムジクロリド、
シラシクロブチルビス（シクロペンタジエニル）ジルコニウムジクロリド、
ジメチルゲルミレンビス（シクロペンタジエニル）ジルコニウムジクロリド、
ジメチルシリレン（３−ｎ−プロピルシクロペンタジエニル）（シクロペンタジエニル）ジルコニウムジクロリド、
ジメチルシリレン（３−ｔ−ブチルシクロペンタジエニル）（シクロペンタジエニル）ジルコニウムジクロリド、
ジメチルシリレン（３−シクロヘキシルシクロペンタジエニル）（シクロペンタジエニル）ジルコニウムジクロリド、
ジメチルシリレン（３−ビフェニルシクロペンタジエニル）（シクロペンタジエニル）ジルコニウムジクロリド、
ジメチルシリレン（３−（４−メチルフェニル）シクロペンタジエニル）（シクロペンタジエニル）ジルコニウムジクロリド、
ジメチルシリレン（３−（５−メチル−２−フリル）シクロペンタジエニル）（シクロペンタジエニル）ジルコニウムジクロリド、
ジメチルシリレン（３−ｔ−ブチル−４−メチルシクロペンタジエニル）（シクロペンタジエニル）ジルコニウムジクロリド、
ジメチルシリレン（３−ｔ−ブチル−４−エチルシクロペンタジエニル）（シクロペンタジエニル）ジルコニウムジクロリド、
イソプロピリデン（３−ｔ−ブチルシクロペンタジエニル）（シクロペンタジエニル）ジルコニウムジクロリド、
ジメチルゲルミレン（３−ｔ−ブチルシクロペンタジエニル）（シクロペンタジエニル）ジルコニウムジクロリド、
等が挙げられる。
【００９８】
さらに、上記に例示した具体的化合物の中にあって、必須成分（Ａ−１）であるメタロセン化合物として、重合活性が高く、かつ、成形性に優れる点で好ましいものは、
ジメチルシリレン（シクロペンタジエニル）（３−メチルインデニル）ジルコニウムジクロリド、
ジメチルシリレン（シクロペンタジエニル）（３−メチルインデニル）ジルコニウムジメチル、
イソプロピリデン（シクロペンタジエニル）（３−メチルインデニル）ジルコニウムジクロリド、
ジメチルシリレン（シクロペンタジエニル）（３−エチルインデニル）ジルコニウムジクロリド、
イソプロピリデン（シクロペンタジエニル）（３−エチルインデニル）ジルコニウムジクロリド、
ジメチルシリレン（シクロペンタジエニル）（３−ｎ−プロピルインデニル）ジルコニウムジクロリド、
イソプロピリデン（シクロペンタジエニル）（３−ｎ−プロピルインデニル）ジルコニウムジクロリド、
ジメチルシリレン（シクロペンタジエニル）（３−ｉ−プロピルインデニル）ジルコニウムジクロリド、
イソプロピリデン（シクロペンタジエニル）（３−ｉ−プロピルインデニル）ジルコニウムジクロリド、
ジメチルシリレン（シクロペンタジエニル）（３−フェニルインデニル）ジルコニウムジクロリド、
ジメチルシリレン（シクロペンタジエニル）（３−トリルインデニル）ジルコニウムジクロリド、
ジメチルシリレン（シクロペンタジエニル）（３−クロロフェニルインデニル）ジルコニウムジクロリド、
ジメチルシリレン（シクロペンタジエニル）（３−フルオロフェニルインデニル）ジルコニウムジクロリド、
ジメチルシリレン（シクロペンタジエニル）（３−（５−メチル−２−フリル）インデニル）ジルコニウムジクロリド、
ジメチルシリレン（シクロペンタジエニル）（４−メチルインデニル）ジルコニウムジクロリド、
ジメチルシリレン（シクロペンタジエニル）（５−メチルインデニル）ジルコニウムジクロリド、
ジメチルシリレン（シクロペンタジエニル）（６−メチルインデニル）ジルコニウムジクロリド、
ジメチルシリレン（シクロペンタジエニル）（３，４−ジメチルインデニル）ジルコニウムジクロリド、
ジメチルシリレン（シクロペンタジエニル）（４−フェニルインデニル）ジルコニウムジクロリド、
ジメチルシリレン（シクロペンタジエニル）（４−（４−メチルフェニル）インデニル）ジルコニウムジクロリド、
ジメチルシリレン（シクロペンタジエニル）（４−（４−ｔ−ブチルフェニル）インデニル）ジルコニウムジクロリド、
【００９９】
ジエチルシリレン（シクロペンタジエニル）（３−メチルインデニル）ジルコニウムジクロリド、
ジエチルシリレン（シクロペンタジエニル）（３−エチルインデニル）ジルコニウムジクロリド、
ジエチルシリレン（シクロペンタジエニル）（３−ｉ−プロピルインデニル）ジルコニウムジクロリド、
ジｎ−ブチルシリレン（シクロペンタジエニル）（３−メチルインデニル）ジルコニウムジクロリド、
ジｎ−ブチルシリレン（シクロペンタジエニル）（３−エチルインデニル）ジルコニウムジクロリド、
ジｎ−ブチルシリレン（シクロペンタジエニル）（３−ｉ−プロピルインデニル）ジルコニウムジクロリド、
ジフェニルシリレン（シクロペンタジエニル）（３−メチルインデニル）ジルコニウムジクロリド、
ジフェニルシリレン（シクロペンタジエニル）（３−エチルインデニル）ジルコニウムジクロリド、
ジフェニルシリレン（シクロペンタジエニル）（３−ｉ−プロピルインデニル）ジルコニウムジクロリド、
ジメチルシリレン（シクロペンタジエニル）（ベンゾ［ｅ］インデニル）ジルコニウムジクロリド、
ジメチルシリレン（シクロペンタジエニル）（ジベンゾインデニル）ジルコニウムジクロリド、
ジメチルシリレン（シクロペンタジエニル）（４−メチルアズレニル）ジルコニウムジクロリド、
ジメチルシリレン（シクロペンタジエニル）（４−フェニルアズレニル）ジルコニウムジクロリド、
ジメチルシリレン（シクロペンタジエニル）（５，６−ジメチルインデニル）ジルコニウムジクロリド、
ジメチルシリレン（シクロペンタジエニル）（ベンゾ［ｆ］インデニル）ジルコニウムジクロリド、
ジメチルシリレン（４−メチルシクロペンタジエニル）（インデニル）ジルコニウムジクロリド、
ジメチルシリレン（４−エチルシクロペンタジエニル）（インデニル）ジルコニウムジクロリド、
ジメチルシリレン（４−イソプロピルシクロペンタジエニル）（インデニル）ジルコニウムジクロリド、
ジメチルシリレン（４−ｎ−ブチルシクロペンタジエニル）（インデニル）ジルコニウムジクロリド、
ジメチルシリレン（４−イソブチルシクロペンタジエニル）（インデニル）ジルコニウムジクロリド、
ジメチルシリレン（４−ｔ−ブチルシクロペンタジエニル）（インデニル）ジルコニウムジクロリド、
ジメチルシリレン（４−ｔ−ブチルシクロペンタジエニル）（インデニル）ジルコニウムジブロマイド、
ジメチルシリレン（４−ｔ−ブチルシクロペンタジエニル）（インデニル）ジルコニウムジメチル、
ジメチルシリレン（４−ｔ−ブチルシクロペンタジエニル）（インデニル）ジルコニウムジフェニル、
ジメチルシリレン（４−ｔ−ブチルシクロペンタジエニル）（４，５，６，７−テトラヒドロインデニル）ジルコニウムジクロリド、
ジメチルシリレン（４−ｔ−ブチルシクロペンタジエニル）（アズレニル）ジルコニウムジクロリド、
ジメチルシリレン（４−トリメチルシリルシクロペンタジエニル）（インデニル）ジルコニウムジクロリド、
ジメチルシリレン（４−（２−ブロモエチル）シクロペンタジエニル）（インデニル）ジルコニウムジクロリド、
ジメチルシリレン（４−（２−トリメチルシリル−フリル）シクロペンタジエニル）（インデニル）ジルコニウムジクロリド、
ジメチルシリレン（４−フェニルシクロペンタジエニル）（インデニル）ジルコニウムジクロリド、
ジメチルシリレン（４−（４−メチルフェニル）シクロペンタジエニル）（インデニル）ジルコニウムジクロリド、
イソプロピリデン（４−ｔ−ブチルシクロペンタジエニル）（インデニル）ジルコニウムジクロリド、
【０１００】
ジメチルシリレン（３−ｎ−プロピルシクロペンタジエニル）（シクロペンタジエニル）ジルコニウムジクロリド、
ジメチルシリレン（３−ｔ−ブチルシクロペンタジエニル）（シクロペンタジエニル）ジルコニウムジクロリド、
ジメチルシリレン（３−シクロヘキシルシクロペンタジエニル）（シクロペンタジエニル）ジルコニウムジクロリド、
ジメチルシリレン（３−ビフェニルシクロペンタジエニル）（シクロペンタジエニル）ジルコニウムジクロリド、
ジメチルシリレン（３−（４−メチルフェニル）シクロペンタジエニル）（シクロペンタジエニル）ジルコニウムジクロリド、
ジメチルシリレン（３−（５−メチル−２−フリル）シクロペンタジエニル）（シクロペンタジエニル）ジルコニウムジクロリド、
ジメチルシリレン（３−ｔ−ブチル−４−メチルシクロペンタジエニル）（シクロペンタジエニル）ジルコニウムジクロリド、
ジメチルシリレン（３−ｔ−ブチル−４−エチルシクロペンタジエニル）（シクロペンタジエニル）ジルコニウムジクロリド、
イソプロピリデン（３−ｔ−ブチルシクロペンタジエニル）（シクロペンタジエニル）ジルコニウムジクロリド、
等が挙げられる。
【０１０１】
これらの中でも、重合活性が高く、かつ、成形性に優れる点でより好ましいものは、
ジメチルシリレン（シクロペンタジエニル）（３−メチルインデニル）ジルコニウムジクロリド、
ジメチルシリレン（シクロペンタジエニル）（３−メチルインデニル）ジルコニウムジメチル、
ジメチルシリレン（シクロペンタジエニル）（３−エチルインデニル）ジルコニウムジクロリド、
ジメチルシリレン（シクロペンタジエニル）（３−ｎ−プロピルインデニル）ジルコニウムジクロリド、
ジメチルシリレン（シクロペンタジエニル）（３−ｉ−プロピルインデニル）ジルコニウムジクロリド、
ジメチルシリレン（シクロペンタジエニル）（３−フェニルインデニル）ジルコニウムジクロリド、
ジメチルシリレン（シクロペンタジエニル）（３−トリルインデニル）ジルコニウムジクロリド、
ジメチルシリレン（シクロペンタジエニル）（３−（５−メチル−２−フリル）インデニル）ジルコニウムジクロリド、
ジメチルシリレン（シクロペンタジエニル）（４−メチルインデニル）ジルコニウムジクロリド、
ジメチルシリレン（シクロペンタジエニル）（５−メチルインデニル）ジルコニウムジクロリド、
ジメチルシリレン（シクロペンタジエニル）（６−メチルインデニル）ジルコニウムジクロリド、
ジメチルシリレン（シクロペンタジエニル）（３，４−ジメチルインデニル）ジルコニウムジクロリド、
ジメチルシリレン（シクロペンタジエニル）（４−フェニルインデニル）ジルコニウムジクロリド、
ジメチルシリレン（シクロペンタジエニル）（４−（４−メチルフェニル）インデニル）ジルコニウムジクロリド、
ジメチルシリレン（シクロペンタジエニル）（４−（４−ｔ−ブチルフェニル）インデニル）ジルコニウムジクロリド、
【０１０２】
ジエチルシリレン（シクロペンタジエニル）（３−メチルインデニル）ジルコニウムジクロリド、
ジエチルシリレン（シクロペンタジエニル）（３−エチルインデニル）ジルコニウムジクロリド、
ジエチルシリレン（シクロペンタジエニル）（３−ｉ−プロピルインデニル）ジルコニウムジクロリド、
ジｎ−ブチルシリレン（シクロペンタジエニル）（３−メチルインデニル）ジルコニウムジクロリド、
ジｎ−ブチルシリレン（シクロペンタジエニル）（３−エチルインデニル）ジルコニウムジクロリド、
ジｎ−ブチルシリレン（シクロペンタジエニル）（３−ｉ−プロピルインデニル）ジルコニウムジクロリド、
ジフェニルシリレン（シクロペンタジエニル）（３−メチルインデニル）ジルコニウムジクロリド、
ジフェニルシリレン（シクロペンタジエニル）（３−エチルインデニル）ジルコニウムジクロリド、
ジフェニルシリレン（シクロペンタジエニル）（３−ｉ−プロピルインデニル）ジルコニウムジクロリド、
ジメチルシリレン（シクロペンタジエニル）（ベンゾ［ｅ］インデニル）ジルコニウムジクロリド、
ジメチルシリレン（シクロペンタジエニル）（ジベンゾインデニル）ジルコニウムジクロリド、
ジメチルシリレン（シクロペンタジエニル）（４−メチルアズレニル）ジルコニウムジクロリド、
ジメチルシリレン（シクロペンタジエニル）（４−フェニルアズレニル）ジルコニウムジクロリド、
ジメチルシリレン（シクロペンタジエニル）（５，６−ジメチルインデニル）ジルコニウムジクロリド、
ジメチルシリレン（シクロペンタジエニル）（ベンゾ［ｆ］インデニル）ジルコニウムジクロリド、
ジメチルシリレン（４−メチルシクロペンタジエニル）（インデニル）ジルコニウムジクロリド、
ジメチルシリレン（４−エチルシクロペンタジエニル）（インデニル）ジルコニウムジクロリド、
ジメチルシリレン（４−イソプロピルシクロペンタジエニル）（インデニル）ジルコニウムジクロリド、
ジメチルシリレン（４−ｎ−ブチルシクロペンタジエニル）（インデニル）ジルコニウムジクロリド、
ジメチルシリレン（４−イソブチルシクロペンタジエニル）（インデニル）ジルコニウムジクロリド、
ジメチルシリレン（４−ｔ−ブチルシクロペンタジエニル）（インデニル）ジルコニウムジクロリド、
ジメチルシリレン（４−ｔ−ブチルシクロペンタジエニル）（インデニル）ジルコニウムジブロマイド、
【０１０３】
ジメチルシリレン（４−ｔ−ブチルシクロペンタジエニル）（インデニル）ジルコニウムジメチル、
ジメチルシリレン（４−ｔ−ブチルシクロペンタジエニル）（インデニル）ジルコニウムジフェニル、
ジメチルシリレン（４−ｔ−ブチルシクロペンタジエニル）（４，５，６，７−テトラヒドロインデニル）ジルコニウムジクロリド、
ジメチルシリレン（４−ｔ−ブチルシクロペンタジエニル）（アズレニル）ジルコニウムジクロリド、
ジメチルシリレン（４−トリメチルシリルシクロペンタジエニル）（インデニル）ジルコニウムジクロリド、
ジメチルシリレン（４−（２−トリメチルシリル−フリル）シクロペンタジエニル）（インデニル）ジルコニウムジクロリド、
ジメチルシリレン（４−フェニルシクロペンタジエニル）（インデニル）ジルコニウムジクロリド、
ジメチルシリレン（４−（４−メチルフェニル）シクロペンタジエニル）（インデニル）ジルコニウムジクロリド、
ジメチルシリレン（３−ｎ−プロピルシクロペンタジエニル）（シクロペンタジエニル）ジルコニウムジクロリド、
ジメチルシリレン（３−ｔ−ブチルシクロペンタジエニル）（シクロペンタジエニル）ジルコニウムジクロリド、
ジメチルシリレン（３−シクロヘキシルシクロペンタジエニル）（シクロペンタジエニル）ジルコニウムジクロリド、
ジメチルシリレン（３−ビフェニルシクロペンタジエニル）（シクロペンタジエニル）ジルコニウムジクロリド、
ジメチルシリレン（３−（４−メチルフェニル）シクロペンタジエニル）（シクロペンタジエニル）ジルコニウムジクロリド、
ジメチルシリレン（３−（５−メチル−２−フリル）シクロペンタジエニル）（シクロペンタジエニル）ジルコニウムジクロリド、
ジメチルシリレン（３−ｔ−ブチル−４−メチルシクロペンタジエニル）（シクロペンタジエニル）ジルコニウムジクロリド、
ジメチルシリレン（３−ｔ−ブチル−４−エチルシクロペンタジエニル）（シクロペンタジエニル）ジルコニウムジクロリド、
等が挙げられる。
【０１０４】
さらに、重合活性が高く、かつ、成形性に優れる点で更に好ましいものは、
ジメチルシリレン（シクロペンタジエニル）（３−メチルインデニル）ジルコニウムジクロリド、
ジメチルシリレン（シクロペンタジエニル）（３−メチルインデニル）ジルコニウムジメチル、
ジメチルシリレン（シクロペンタジエニル）（４−メチルインデニル）ジルコニウムジクロリド、
ジメチルシリレン（シクロペンタジエニル）（３，４−ジメチルインデニル）ジルコニウムジクロリド、
ジメチルシリレン（シクロペンタジエニル）（４−フェニルインデニル）ジルコニウムジクロリド、
ジメチルシリレン（シクロペンタジエニル）（４−（４−メチルフェニル）インデニル）ジルコニウムジクロリド、
ジメチルシリレン（シクロペンタジエニル）（４−（４−ｔ−ブチルフェニル）インデニル）ジルコニウムジクロリド、
ジエチルシリレン（シクロペンタジエニル）（３−メチルインデニル）ジルコニウムジクロリド、
ジｎ−ブチルシリレン（シクロペンタジエニル）（３−メチルインデニル）ジルコニウムジクロリド、
ジフェニルシリレン（シクロペンタジエニル）（３−メチルインデニル）ジルコニウムジクロリド、
【０１０５】
ジメチルシリレン（シクロペンタジエニル）（ベンゾ［ｅ］インデニル）ジルコニウムジクロリド、
ジメチルシリレン（シクロペンタジエニル）（ジベンゾインデニル）ジルコニウムジクロリド、
ジメチルシリレン（シクロペンタジエニル）（４−メチルアズレニル）ジルコニウムジクロリド、
ジメチルシリレン（シクロペンタジエニル）（４−フェニルアズレニル）ジルコニウムジクロリド、
ジメチルシリレン（シクロペンタジエニル）（ベンゾ［ｆ］インデニル）ジルコニウムジクロリド、
ジメチルシリレン（４−メチルシクロペンタジエニル）（インデニル）ジルコニウムジクロリド、
ジメチルシリレン（４−エチルシクロペンタジエニル）（インデニル）ジルコニウムジクロリド、
ジメチルシリレン（４−イソプロピルシクロペンタジエニル）（インデニル）ジルコニウムジクロリド、
ジメチルシリレン（４−ｎ−ブチルシクロペンタジエニル）（インデニル）ジルコニウムジクロリド、
ジメチルシリレン（４−イソブチルシクロペンタジエニル）（インデニル）ジルコニウムジクロリド、
ジメチルシリレン（４−ｔ−ブチルシクロペンタジエニル）（インデニル）ジルコニウムジクロリド、
ジメチルシリレン（４−ｔ−ブチルシクロペンタジエニル）（インデニル）ジルコニウムジブロマイド、
ジメチルシリレン（４−ｔ−ブチルシクロペンタジエニル）（インデニル）ジルコニウムジメチル、
ジメチルシリレン（４−ｔ−ブチルシクロペンタジエニル）（インデニル）ジルコニウムジフェニル、
ジメチルシリレン（４−ｔ−ブチルシクロペンタジエニル）（４，５，６，７−テトラヒドロインデニル）ジルコニウムジクロリド、
ジメチルシリレン（４−ｔ−ブチルシクロペンタジエニル）（アズレニル）ジルコニウムジクロリド、
ジメチルシリレン（４−トリメチルシリルシクロペンタジエニル）（インデニル）ジルコニウムジクロリド、
ジメチルシリレン（４−（２−トリメチルシリル−フリル）シクロペンタジエニル）（インデニル）ジルコニウムジクロリド、
ジメチルシリレン（４−フェニルシクロペンタジエニル）（インデニル）ジルコニウムジクロリド、
ジメチルシリレン（４−（４−メチルフェニル）シクロペンタジエニル）（インデニル）ジルコニウムジクロリド、
【０１０６】
ジメチルシリレン（３−ｎ−プロピルシクロペンタジエニル）（シクロペンタジエニル）ジルコニウムジクロリド、
ジメチルシリレン（３−ｔ−ブチルシクロペンタジエニル）（シクロペンタジエニル）ジルコニウムジクロリド、
ジメチルシリレン（３−シクロヘキシルシクロペンタジエニル）（シクロペンタジエニル）ジルコニウムジクロリド、
ジメチルシリレン（３−ビフェニルシクロペンタジエニル）（シクロペンタジエニル）ジルコニウムジクロリド、
ジメチルシリレン（３−（４−メチルフェニル）シクロペンタジエニル）（シクロペンタジエニル）ジルコニウムジクロリド、
ジメチルシリレン（３−（５−メチル−２−フリル）シクロペンタジエニル）（シクロペンタジエニル）ジルコニウムジクロリド、
等が挙げられる。
【０１０７】
本発明に係わる必須成分（Ａ−１）であるメタロセン化合物の合成例を以下に示すが、これらの合成方法に、特に限定されない。
例えば、インデン化合物をリチオ化した後、ジクロロシラン化合物と反応させ、続いてシクロペンタジエニルリチウムと反応させることで配位子が得られる。得られた配位子をテトラキス（アルキルアミド）ジルコニウム、続いてトリメチルシリルクロリドと反応させる方法、または、得られた配位子をリチオ化し、続いて四塩化ジルコニウムと反応させる方法などが挙げられる。
【０１０８】
２．必須成分（Ａ−２）
本発明のオレフィン重合用触媒成分では、必須成分（Ａ−２）として下記一般式（２）で示されるメタロセン化合物を含むことに特徴がある。
【０１０９】
【化１７】
0005906893.tif 000013
【０１１０】
［式（２）中、Ｍ２は、Ｔｉ、ＺｒまたはＨｆのいずれかの遷移金属を示す。Ｘ１１およびＸ１２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１１は、炭素原子、ケイ素原子またはゲルマニウム原子を示す。Ｒ１１は、それぞれ独立して、水素原子または炭素数１〜１０の炭化水素基を示し、２つのＲ１１は、結合しているＱ１１と一緒に環を形成していてもよい。２つのＲ１２、２つのＲ１４、２つのＲ１５は、各々、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基から選択される元素または基を示すが、それらのうち、少なくとも１つは水素原子ではない。２つのＲ１３は、それぞれ独立して、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基を示す。複数のＲ１２、Ｒ１３、Ｒ１４、Ｒ１５のうち、隣接するＲ１２同士、隣接するＲ１３同士または隣接するＲ１２とＲ１３のいずれか１組のみと、隣接するＲ１４同士、隣接するＲ１５同士または隣接するＲ１４とＲ１５のいずれか１組のみは、結合している炭素原子と一緒に環を形成していてもよい。］
【０１１１】
上記一般式（２）中、メタロセン化合物のＭ２は、Ｔｉ、ＺｒまたはＨｆを表し、好ましくはＺｒまたはＨｆを表し、より好ましくはＺｒを表す。
また、Ｘ１１およびＸ１２は、具体的には、水素原子、または塩素原子、臭素原子、ヨウ素原子、またはメチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、メトキシメチル基、エトキシメチル基、ｎ−プロポキシメチル基、ｉ−プロポキシメチル基、ｎ−ブトキシメチル基、ｉ−ブトキシメチル基、ｔ−ブトキシメチル基、メトキシエチル基、エトキシエチル基、アセチル基、１−オキソプロピル基、１−オキソ−ｎ−ブチル基、２−メチル−１−オキソプロピル基、２，２−ジメチル−１−オキソ−プロピル基、フェニルアセチル基、ジフェニルアセチル基、ベンゾイル基、２−メトキシフェニル基、３−メトキシフェニル基、４−メトキシフェニル基、２−フリル基、２−テトラヒドロフリル基、ジメチルアミノメチル基、ジエチルアミノメチル基、ジｉ−プロピルアミノメチル基、ビス（ジメチルアミノ）メチル基、ビス（ジｉ−プロピルアミノ）メチル基、（ジメチルアミノ）（フェニル）メチル基、メチルイミノ基、エチルイミノ基、１−（メチルイミノ）エチル基、１−（フェニルイミノ）エチル基、１−［（フェニルメチル）イミノ］エチル基、エトキシ基、ｎ−プロポキシ基、ｉ−プロポキシ基、ｎ−ブトキシ基、ｉ−ブトキシ基、ｔ−ブトキシ基、フェノキシ基、ジメチルアミノ基、ジエチルアミノ基、ジｎ−プロピルアミノ基、ジｉ−プロピルアミノ基、ジｎ−ブチルアミノ基、ジｉ−ブチルアミノ基、ジｔ−ブチルアミノ基、ジフェニルアミノ基などが挙げられる。
好ましいＸ１１およびＸ１２の具体例としては、塩素原子、臭素原子、メチル基、ｎ−ブチル基、ｉ−ブチル基、メトキシ基、エトキシ基、ｉ−プロポキシ基、ｎ−ブトキシ基、フェノキシ基、ジメチルアミノ基、ジｉ−プロピルアミノ基が挙げられる。これらの具体例の中でも、塩素原子、メチル基、ジメチルアミノ基が特に好ましい。
【０１１２】
また、Ｑ１１は、炭素原子、ケイ素原子またはゲルマニウム原子を示し、好ましくは炭素原子またはケイ素原子である。
さらに、Ｒ１１としては、それぞれ独立して、水素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基などが挙げられる。また、Ｒ１１がＱ１１と一緒に環を形成している場合として、シクロブチリデン基、シクロペンチリデン基、シクロへキシリデン基、シラシクロブチル基、シラシクロペンチル基、シラシクロヘキシル基などが挙げられる。
好ましいＲ１１の具体例として、Ｑ１１が炭素原子の場合、水素原子、メチル基、エチル基、フェニル基、シクロブチリデン基が挙げられ、また、Ｑ１１がケイ素原子の場合、メチル基、エチル基、フェニル基、シラシクロブチル基が挙げられる。
【０１１３】
２つのＲ１２、２つのＲ１４、２つのＲ１５は、各々、具体的には、水素原子、塩素原子、臭素原子、ヨウ素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、３，５−ジメチルフェニル基、４−ｔ−ブチルフェニル基、３，５−ジ−ｔ−ブチルフェニル基、ビス（トリメチルシリル）メチル基、ビス（ｔ−ブチルジメチルシリル）メチル基、ブロモメチル基、クロロメチル基、２−クロロエチル基、２−ブロモエチル基、２−ブロモプロピル基、３−ブロモプロピル基、２−ブロモシクロペンチル基、２，３−ジブロモシクロペンチル基、２−ブロモ−３−ヨードシクロペンチル基、２，３−ジブロモシクロヘキシル基、２−クロロ−３−ヨードシクロヘキシル基、２−クロロフェニル基、４−クロロフェニル基、２，３，４，５，６−ペンタフルオロフェニル基、４−トリフルオロメチルフェニル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基、フリル基、テトラヒドロフリル基、２−メチルフリル基、２−（トリメチル）シリルフリル基等から選択される元素または基が挙げられるが、それらのうち、少なくとも１つは水素原子ではなく、好ましくは、各々、具体的には、水素原子、メチル基、エチル基、ｎ−プロピル基、ｉ−プロピル基、ｎ−ブチル基、ｉ−ブチル基、ｔ−ブチル基、ｎ−ペンチル基、ｎ−ヘキシル基、シクロヘキシル基、フェニル基、トリメチルシリル基、フリル基、２−メチルフリル基、２−（トリメチル）シリルフリル基から選択される元素または基が挙げられるが、それらのうち、少なくとも１つは水素原子ではなく、より好ましくは、各々、具体的には、水素原子、メチル基、ｎ−ブチル基、ｔ−ブチル基、フェニル基、トリメチルシリル基、２−メチルフリル基、２−（トリメチル）シリルフリル基から選択される元素または基が挙げられるが、それらのうち、少なくとも１つは水素原子ではなく、水素原子でないことが好ましいのは、シクロペンタジエニル環上の２位に位置するＲ１２と同２位に位置するＲ１４と２つのＲ１５のうちの少なくとも１つであり、水素原子でないことがより好ましいのは、シクロペンタジエニル環上の２位に位置するＲ１２と２つのＲ１５のうちの少なくとも１つであり、水素原子でないことが更に好ましいのは、シクロペンタジエニル環上の２位に位置するＲ１２と同２位に位置するＲ１５のうちの少なくとも１つである。
【０１１４】
２つのＲ１３は、具体的には、それぞれ独立して、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、３，５−ジメチルフェニル基、４−ｔ−ブチルフェニル基、３，５−ジ−ｔ−ブチルフェニル基、ビス（トリメチルシリル）メチル基、ビス（ｔ−ブチルジメチルシリル）メチル基、ブロモメチル基、クロロメチル基、２−クロロエチル基、２−ブロモエチル基、２−ブロモプロピル基、３−ブロモプロピル基、２−ブロモシクロペンチル基、２，３−ジブロモシクロペンチル基、２−ブロモ−３−ヨードシクロペンチル基、２，３−ジブロモシクロヘキシル基、２−クロロ−３−ヨードシクロヘキシル基、２−クロロフェニル基、４−クロロフェニル基、２，３，４，５，６−ペンタフルオロフェニル基、４−トリフルオロメチルフェニル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基、フリル基、テトラヒドロフリル基、２−メチルフリル基、２−（トリメチル）シリルフリル基等が挙げられ、好ましくは、それぞれ独立して、メチル基、エチル基、ｎ−プロピル基、ｉ−プロピル基、ｎ−ブチル基、ｉ−ブチル基、ｔ−ブチル基、ｎ−ペンチル基、ｎ−ヘキシル基、シクロヘキシル基、フェニル基、トリメチルシリル基、フリル基、２−メチルフリル基、２−（トリメチル）シリルフリル基が挙げられ、より好ましくは、それぞれ独立して、メチル基、ｎ−ブチル基、ｔ−ブチル基、フェニル基、トリメチルシリル基、２−メチルフリル基、２−（トリメチル）シリルフリル基から選択される元素または基が挙げられる。
【０１１５】
上記一般式（２）において、隣接するＲ１２同士が、結合しているシクロペンタジエニル環上の炭素原子と一緒に必須成分（Ａ−１）の説明で示した部分構造（Ｉ）〜（ＶＩ）の縮環シクロペンタジエニル構造、好ましくは（Ｉ）、（ＩＩＩ）、（ＶＩ）の縮環シクロペンタジエニル構造を形成していてもよいが、この時、隣接するＲ１３同士および隣接するＲ１２とＲ１３の間では、上記環構造は形成されない。同様に、隣接するＲ１３同士が、同（Ｉ）〜（ＶＩ）の縮環シクロペンタジエニル構造、好ましくは（Ｉ）、（ＩＩＩ）、（ＶＩ）の縮環シクロペンタジエニル構造を形成していてもよいが、この時、隣接するＲ１２同士および隣接するＲ１２とＲ１３の間では、上記環構造は形成されない。更に同様に、隣接するＲ１２とＲ１３の間で同（Ｉ）〜（ＶＩ）の縮環シクロペンタジエニル構造、好ましくは（Ｉ）、（ＩＩＩ）、（ＶＩ）の縮環シクロペンタジエニル構造を形成していてもよいが、この時、隣接するＲ１２同士および隣接するＲ１３同士では、上記環構造は形成されない。
【０１１６】
また、上記一般式（２）において、隣接するＲ１４同士が、同（Ｉ）〜（ＶＩ）の縮環シクロペンタジエニル構造、好ましくは（Ｉ）、（ＩＩＩ）、（ＶＩ）の縮環シクロペンタジエニル構造を形成していてもよいが、この時、隣接するＲ１５同士および隣接するＲ１４とＲ１５の間では、上記環構造は形成されない。同様に、隣接するＲ１５同士が、同（Ｉ）〜（ＶＩ）の縮環シクロペンタジエニル構造、好ましくは（Ｉ）、（ＩＩＩ）、（ＶＩ）の縮環シクロペンタジエニル構造を形成していてもよいが、この時、隣接するＲ１４同士および隣接するＲ１４とＲ１５の間では、上記環構造は形成されない。更に同様に、隣接するＲ１４とＲ１５の間で同（Ｉ）〜（ＶＩ）の縮環シクロペンタジエニル構造、好ましくは（Ｉ）、（ＩＩＩ）、（ＶＩ）の縮環シクロペンタジエニル構造を形成していてもよいが、この時、隣接するＲ１４同士および隣接するＲ１５同士では、上記環構造は形成されない。
【０１１７】
本発明に係るオレフィン重合用触媒成分として、必須成分（Ａ−２）のメタロセン化合物は、下記一般式（６）で示されるものが好ましい。
【０１１８】
【化１８】
0005906893.tif 000014
【０１１９】
［式（６）中、Ｍ２は、Ｔｉ、ＺｒまたはＨｆのいずれかの遷移金属を示す。Ｘ１１およびＸ１２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１１は、炭素原子、ケイ素原子またはゲルマニウム原子を示す。Ｒ１１は、それぞれ独立して、水素原子または炭素数１〜１０の炭化水素基を示し、２つのＲ１１は、結合しているＱ１１と一緒に環を形成していてもよい。Ｒ１２、Ｒ１４は、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基を示す。Ｒ１２、Ｒ１４は、結合している炭素原子と一緒に環を形成することはない。Ｒ１６、Ｒ１７は、それぞれ独立して、結合する５員環に対して縮合環を形成する炭素数４または５の飽和または不飽和の２価の炭化水素基を示す。Ｒ１８、Ｒ１９は、各々Ｒ１６、Ｒ１７の炭素原子と結合する原子または基であり、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン化炭化水素基、酸素または硫黄を含む炭素数１〜４０の炭化水素基または炭素数１〜４０の炭化水素基置換シリル基を示す。ｐ、ｑは、それぞれ独立して、０〜１０の整数を示し、ｐ、ｑが２以上の場合、Ｒ１８、Ｒ１９は、結合している炭素原子と一緒に環を形成していてもよい。］
【０１２０】
上記一般式（６）中、Ｍ２、Ｘ１１、Ｘ１２、Ｑ１１、Ｒ１１の詳細な定義は、先の一般式（２）の説明の定義に従うものである。
【０１２１】
また、上記一般式（６）において、２つのＲ１２、２つのＲ１４は、各々、具体的には、水素原子、塩素原子、臭素原子、ヨウ素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、３，５−ジメチルフェニル基、４−ｔ−ブチルフェニル基、３，５−ジ−ｔ−ブチルフェニル基、ビス（トリメチルシリル）メチル基、ビス（ｔ−ブチルジメチルシリル）メチル基、ブロモメチル基、クロロメチル基、２−クロロエチル基、２−ブロモエチル基、２−ブロモプロピル基、３−ブロモプロピル基、２−ブロモシクロペンチル基、２，３−ジブロモシクロペンチル基、２−ブロモ−３−ヨードシクロペンチル基、２，３−ジブロモシクロヘキシル基、２−クロロ−３−ヨードシクロヘキシル基、２−クロロフェニル基、４−クロロフェニル基、２，３，４，５，６−ペンタフルオロフェニル基、４−トリフルオロメチルフェニル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基、フリル基、テトラヒドロフリル基、２−メチルフリル基、２−（トリメチル）シリルフリル基等から選択される元素または基が挙げられ、好ましくは、各々、具体的には、水素原子、メチル基、エチル基、ｎ−プロピル基、ｉ−プロピル基、ｎ−ブチル基、ｉ−ブチル基、ｔ−ブチル基、ｎ−ペンチル基、ｎ−ヘキシル基、シクロヘキシル基、フェニル基、トリメチルシリル基、フリル基、２−メチルフリル基、２−（トリメチル）シリルフリル基から選択される元素または基が挙げられ、より好ましくは、各々、具体的には、水素原子、メチル基、ｎ−ブチル基、ｔ−ブチル基、フェニル基、トリメチルシリル基、２−メチルフリル基、２−（トリメチル）シリルフリル基から選択される元素または基が挙げられる。また、シクロペンタジエニル環上の２位に位置するＲ１２と同２位に位置するＲ１４のうち少なくとも１つが、メチル基、エチル基、ｎ−プロピル基、ｉ−プロピル基、ｎ−ブチル基、ｉ−ブチル基、ｔ−ブチル基、ｎ−ペンチル基、ｎ−ヘキシル基、シクロヘキシル基、フェニル基、トリメチルシリル基、フリル基、２−メチルフリル基、２−（トリメチル）シリルフリル基から選択される基であると更に好ましく、メチル基、ｎ−ブチル基、ｔ−ブチル基、フェニル基、トリメチルシリル基、２−メチルフリル基、２−（トリメチル）シリルフリル基から選択される基であると特に好ましい。
また、Ｒ１６が結合するシクロペンタジエニル部分とＲ１６から形成される縮環シクロペンタジエニル構造の具体例としては、上述の部分構造（Ｉ）〜（ＶＩ）が挙げられる。これらの具体例の中でも、（Ｉ）、（ＩＩＩ）、（ＶＩ）が好ましい。また、これらの部分構造（Ｉ）〜（ＶＩ）上には、Ｒ１８が置換していてもよい。
【０１２２】
置換基のＲ１８は、水素原子以外に、塩素原子、臭素原子、ヨウ素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、４−ｔ−ブチルフェニル基、３，５−ジメチルフェニル基、３，５−ジ−ｔ−ブチルフェニル基、ナフチル基、アントラセニル基、ビス（トリメチルシリル）メチル基、ビス（ｔ−ブチルジメチルシリル）メチル基、ブロモメチル基、クロロメチル基、２−クロロエチル基、２−ブロモエチル基、２−ブロモプロピル基、３−ブロモプロピル基、２−ブロモシクロペンチル基、２，３−ジブロモシクロペンチル基、２−ブロモ−３−ヨードシクロペンチル基、２，３−ジブロモシクロヘキシル基、２−クロロ−３−ヨードシクロヘキシル基、２−クロロフェニル基、４−クロロフェニル基、２，３，４，５，６−ペンタフルオロフェニル基、２，６−ジクロロ−４−トリメチルシリルフェニル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基、フリル基、テトラヒドロフリル基、２−メチルフリル基、２−（トリメチル）シリルフリル基などが挙げられる。Ｒ１８は、結合している炭素原子と一緒に環を形成していてもよい。
【０１２３】
上記一般式（６）において、Ｒ１７およびＲ１９も、それぞれ独立してＲ１６およびＲ１８と同様にして定義される。
【０１２４】
本発明に係るオレフィン重合用触媒成分として、必須成分（Ａ−２）のメタロセン化合物は、下記一般式（７）で示されるものも好ましい。
【０１２５】
【化１９】
0005906893.tif 000015
【０１２６】
［式（７）中、Ｍ２は、Ｔｉ、ＺｒまたはＨｆのいずれかの遷移金属を示す。Ｘ１１およびＸ１２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１１は、炭素原子、ケイ素原子またはゲルマニウム原子を示す。Ｒ１１は、それぞれ独立して、水素原子または炭素数１〜１０の炭化水素基を示し、２つのＲ１１は、結合しているＱ１１と一緒に環を形成していてもよい。２つのＲ１２、２つのＲ１４、２つのＲ１５は、各々、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基から選択される原子または基を示すが、それらのうち、両シクロペンタジエニル環上の２位および５位に位置するＲ１２、Ｒ１４、Ｒ１５のうち、少なくとも１つは水素原子ではない。Ｒ１２、Ｒ１４、Ｒ１５は、結合している炭素原子と一緒に環を形成することはない。Ｒ１６は、結合する５員環に対して縮合環を形成する炭素数４または５の飽和または不飽和の２価の炭化水素基を示す。Ｒ１８は、Ｒ１６の炭素原子と結合する原子または基であり、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン化炭化水素基、酸素または硫黄を含む炭素数１〜４０の炭化水素基または炭素数１〜４０の炭化水素基置換シリル基を示す。ｐは、それぞれ独立して、０〜１０の整数を示し、ｐが２以上の場合、Ｒ１８は、結合している炭素原子と一緒に環を形成していてもよい。］
【０１２７】
上記一般式（７）中、Ｍ２、Ｘ１１、Ｘ１２、Ｑ１１、Ｒ１１、Ｒ１６、Ｒ１８の詳細な定義は、先の一般式（６）の説明の定義に従うものである。
【０１２８】
また、上記一般式（７）において、２つのＲ１２、２つのＲ１４、２つのＲ１５は、各々、具体的には、水素原子、塩素原子、臭素原子、ヨウ素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、３，５−ジメチルフェニル基、４−ｔ−ブチルフェニル基、３，５−ジ−ｔ−ブチルフェニル基、ビス（トリメチルシリル）メチル基、ビス（ｔ−ブチルジメチルシリル）メチル基、ブロモメチル基、クロロメチル基、２−クロロエチル基、２−ブロモエチル基、２−ブロモプロピル基、３−ブロモプロピル基、２−ブロモシクロペンチル基、２，３−ジブロモシクロペンチル基、２−ブロモ−３−ヨードシクロペンチル基、２，３−ジブロモシクロヘキシル基、２−クロロ−３−ヨードシクロヘキシル基、２−クロロフェニル基、４−クロロフェニル基、２，３，４，５，６−ペンタフルオロフェニル基、４−トリフルオロメチルフェニル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基、フリル基、テトラヒドロフリル基、２−メチルフリル基、２−（トリメチル）シリルフリル基等から選択される元素または基が挙げられるが、それらのうち、両シクロペンタジエニル環上の２位および５位に位置するＲ１２、Ｒ１４、Ｒ１５のうち、少なくとも１つは水素原子ではなく、好ましくは、各々、具体的には、水素原子、メチル基、エチル基、ｎ−プロピル基、ｉ−プロピル基、ｎ−ブチル基、ｉ−ブチル基、ｔ−ブチル基、ｎ−ペンチル基、ｎ−ヘキシル基、シクロヘキシル基、フェニル基、トリメチルシリル基、フリル基、２−メチルフリル基、２−（トリメチル）シリルフリル基から選択される元素または基が挙げられるが、それらのうち、両シクロペンタジエニル環上の２位および５位に位置するＲ１２、Ｒ１４、Ｒ１５のうち、少なくとも１つは水素原子ではなく、より好ましくは、各々、具体的には、水素原子、メチル基、ｎ−ブチル基、ｔ−ブチル基、フェニル基、トリメチルシリル基、２−メチルフリル基、２−（トリメチル）シリルフリル基から選択される元素または基が挙げられるが、それらのうち、両シクロペンタジエニル環上の２位および５位に位置するＲ１２、Ｒ１４、Ｒ１５のうち、少なくとも１つは水素原子ではない。上記一般式（７）において、シクロペンタジエニル環上の２位に位置するＲ１２が、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基から選択される原子または基であると更に好ましく、メチル基、エチル基、ｎ−プロピル基、ｉ−プロピル基、ｎ−ブチル基、ｉ−ブチル基、ｔ−ブチル基、ｎ−ペンチル基、ｎ−ヘキシル基、シクロヘキシル基、フェニル基、トリメチルシリル基、フリル基、２−メチルフリル基、２−（トリメチル）シリルフリル基から選択される基であると特に好ましく、メチル基、ｎ−ブチル基、ｔ−ブチル基、フェニル基、トリメチルシリル基、２−メチルフリル基、２−（トリメチル）シリルフリル基から選択される基であると最も好ましい。上記一般式（７）において、Ｒ１２、Ｒ１４、Ｒ１５は、結合している炭素原子と一緒に環を形成することはない。
【０１２９】
本発明に係るオレフィン重合用触媒成分として、必須成分（Ａ−２）のメタロセン化合物は、下記一般式（８）で示されるものがより好ましい。
【０１３０】
【化２０】
0005906893.tif 000016
【０１３１】
［式（８）中、Ｍ２は、Ｔｉ、ＺｒまたはＨｆのいずれかの遷移金属を示す。Ｘ１１およびＸ１２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１１は、炭素原子、ケイ素原子またはゲルマニウム原子を示す。Ｒ１１は、それぞれ独立して、水素原子または炭素数１〜１０の炭化水素基を示し、２つのＲ１１は、結合しているＱ１１と一緒に環を形成していてもよい。Ｒ１２、Ｒ１４、Ｒ１８、Ｒ１９は、それぞれ独立して、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基を示す。Ｒ１２、Ｒ１４は、結合している炭素原子と一緒に環を形成することはない。Ｒ１８、Ｒ１９は、結合している炭素原子と一緒に環を形成していてもよい。］
【０１３２】
上記一般式（８）中、Ｍ２、Ｘ１１、Ｘ１２、Ｑ１１、Ｒ１１、Ｒ１２、Ｒ１４、Ｒ１８、Ｒ１９の詳細な定義は、先の一般式（６）の説明の定義に従うものである。
【０１３３】
本発明に係るオレフィン重合用触媒成分として、必須成分（Ａ−２）のメタロセン化合物は、下記一般式（９）で示されるものもより好ましい。
【０１３４】
【化２１】
0005906893.tif 000017
【０１３５】
［式（９）中、Ｍ２は、Ｔｉ、ＺｒまたはＨｆのいずれかの遷移金属を示す。Ｘ１１およびＸ１２は、それぞれ独立して、水素原子、ハロゲン、炭素数１〜２０の炭化水素基、酸素若しくは窒素を含む炭素数１〜２０の炭化水素基、炭素数１〜２０の炭化水素基置換アミノ基または炭素数１〜２０のアルコキシ基を示す。Ｑ１１は、炭素原子、ケイ素原子またはゲルマニウム原子を示す。Ｒ１１は、それぞれ独立して、水素原子または炭素数１〜１０の炭化水素基を示し、２つのＲ１１は、結合しているＱ１１と一緒に環を形成していてもよい。２つのＲ１２、２つのＲ１４、２つのＲ１５は、各々、水素原子、ハロゲン、炭素数１〜２０の炭化水素基、ケイ素数１〜６を含む炭素数１〜１８のケイ素含有炭化水素基、炭素数１〜２０のハロゲン含有炭化水素基、酸素または硫黄を含む炭素数１〜４０の炭化水素基または炭素数１〜４０の炭化水素基置換シリル基から選択される原子または基を示すが、それらのうち、インデニル環上の２位に位置するＲ１２およびシクロペンタジエニル環上の２位および５位に位置するＲ１４、Ｒ１５のうち、少なくとも１つは水素原子ではない。Ｒ１２、Ｒ１４、Ｒ１５は、結合している炭素原子と一緒に環を形成することはない。Ｒ１８は、結合している炭素原子と一緒に環を形成していてもよい。］
【０１３６】
上記一般式（９）中、Ｍ２、Ｘ１１、Ｘ１２、Ｑ１１、Ｒ１１、Ｒ１２、Ｒ１４、Ｒ１５、Ｒ１８の詳細な定義は、先の一般式（７）の説明の定義に従うものである。
【０１３７】
本発明に係るオレフィン重合用触媒成分として、必須成分（Ａ−２）のメタロセン化合物は、上記一般式（２）、一般式（６）〜（９）のいずれかで示されるもののうち、その共役５員環上の２位の置換基であるＲ１２が、ハロゲン原子、炭素数１〜６のアルキル基、炭素数１〜６のアルコキシ基、炭素数６〜１２のフェノキシ基、炭素数２〜８のアルケニル基、炭素数１〜６のハロゲン含有アルキル基、炭素数６〜１８のアリール基、炭素数６〜１８のハロゲン含有アリール基、アルキル基が炭素数１〜３のトリアルキルシリル基を有する炭素数１〜３のアルキル基、炭素数１〜６の炭化水素基を有するシリル基、または酸素含有複素環基、硫黄含有複素環基であるものが好ましい。このような好ましい２位の置換基Ｒ１２としては、具体的には、塩素原子、臭素原子、ヨウ素原子、メチル基、エチル基、ｎ−プロピル基、ｉ−プロピル基、ｎ−ブチル基、ｉ−ブチル基、ｔ−ブチル基、ｎ−ペンチル基、ネオペンチル基、シクロペンチル基、ｎ−ヘキシル基、シクロヘキシル基、フェニル基、ベンジル基、２−メチルフェニル基、３−メチルフェニル基、４−メチルフェニル基、３，５−ジメチルフェニル基、４−ｔ−ブチルフェニル基、３，５−ジ−ｔ−ブチルフェニル基、ビス（トリメチルシリル）メチル基、ビス（ｔ−ブチルジメチルシリル）メチル基、ブロモメチル基、クロロメチル基、２−クロロエチル基、２−ブロモエチル基、２−ブロモプロピル基、３−ブロモプロピル基、２−ブロモシクロペンチル基、２，３−ジブロモシクロペンチル基、２−ブロモ−３−ヨードシクロペンチル基、２，３−ジブロモシクロヘキシル基、２−クロロ−３−ヨードシクロヘキシル基、２−クロロフェニル基、４−クロロフェニル基、２，３，４，５，６−ペンタフルオロフェニル基、４−トリフルオロメチルフェニル基、トリメチルシリル基、トリｔ−ブチルシリル基、ジｔ−ブチルメチルシリル基、ｔ−ブチルジメチルシリル基、トリフェニルシリル基、ジフェニルメチルシリル基、フェニルジメチルシリル基等が挙げられ、より好ましくは、具体的には、メチル基、エチル基、ｎ−プロピル基、ｉ−プロピル基、ｎ−ブチル基、ｉ−ブチル基、ｔ−ブチル基、ｎ−ペンチル基、ｎ−ヘキシル基、シクロヘキシル基、フェニル基、トリメチルシリル基が挙げられ、更に好ましくは、具体的には、メチル基、ｎ−ブチル基、ｔ−ブチル基、フェニル基、トリメチルシリル基が挙げられる。
【０１３８】
また、好ましい２位の置換基Ｒ１２の別の具体的化学構造の例として、下記一般式（１０）で示される構造の酸素含有複素環基、硫黄含有複素環基を挙げることができる。
【０１３９】
【化２２】
0005906893.tif 000018
【０１４０】
上記一般式（１０）中、Ｒ２１、Ｒ２２は、互いに同じでも異なっていてもよく、水素、ハロゲン原子、炭素数１〜６のアルキル基、炭素数１〜６のアルコキシ基、炭素数２〜８のアルケニル基、炭素数１〜６のハロゲン含有アルキル基、炭素数６〜１８のアリール基、炭素数６〜１８のハロゲン含有アリール基、アルキル基が炭素数１〜３のトリアルキルシリル基を有する炭素数１〜３のアルキル基、又は炭素数１〜６の炭化水素基を有するシリル基であり、また、Ｒ２１及びＲ２２双方で６〜７員環を構成してもよく、６〜７員環が不飽和結合を含んでいてもよい。
【０１４１】
ここで、炭素数１〜６のアルキル基の具体例としては、メチル、エチル、ｎ−プロピル、ｉ−プロピル、ｎ−ブチル、ｉ−ブチル、ｓ−ブチル、ｔ−ブチル、ｎ−ペンチル、ｎ−ヘキシル、シクロプロピル、シクロペンチル、シクロヘキシルなどを挙げることができる。
また、炭素数１〜６のアルコキシ基の具体例としては、メトキシ、エトキシ、ｎ−プロポキシ、ｉ−プロポキシ、ｎ−ブトキシ、ｉ−ブトキシ、ｔ−ブトキシ、フェノキシ基などを挙げることができる。また、ハロゲン原子としては、塩素、臭素、ヨウ素、フッ素を挙げることができ、また、炭素数２〜８のアルケニル基の具体例としては、ビニル、プロペニル、アリル、ブテニル、シクロヘキセニルなどを挙げることができる。更に、炭素数１〜６のハロゲン含有アルキル基のハロゲン原子としては、フッ素原子、塩素原子、臭素原子、ヨウ素原子が挙げられ、炭素数１〜６のハロゲン含有アルキル基は、炭素数１〜６のアルキル基の骨格上の水素にハロゲンが置換されたものであり、具体例としては、フルオロメチル、ジフルオロメチル、トリフルオロメチル、クロロメチル、ジクロロメチル、トリクロロメチル、ブロモメチル、ジブロモメチル、トリブロモメチル、ヨードメチル、２，２，２−トリフルオロエチル、２，２，１，１−テトラフルオロエチル、ペンタフルオロエチル、ペンタクロロエチル、ペンタフルオロプロピル、ノナフルオロブチル、５−クロロペンチル、５，５，５−トリクロロペンチル、５−フルオロペンチル、５，５，５−トリフルオロペンチル、６−クロロヘキシル、６，６，６−トリクロロヘキシル、６−フルオロヘキシル、６，６，６−トリフルオロヘキシルを挙げることができる。また、炭素数６〜１８のアリール基には、炭素数１〜６の炭化水素基が置換されていてもよく、具体例としては、フェニル、トリル、ジメチルフェニル、エチルフェニル、トリメチルフェニル、ｔ−ブチルフェニル、ビフェニル、１−ナフチル、２−ナフチル、アセナフチル、フェナントリル、アントリルなどを挙げることができる。また、炭素数６〜１８のハロゲン含有アリール基の具体例とは、前記炭素数６〜１８のアリール基の水素原子をハロゲンに置換させたものであり、具体的には、２−，３−，４−置換の各フルオロフェニル、２−，３−，４−置換の各クロロフェニル、２−，３−，４−置換の各ブロモフェニル、２，４−、２，５−、２，６−、３，５−置換の各ジフルオロフェニル、２，４−、２，５−、２，６−、３，５−置換の各ジクロロフェニル、２，４，６−、２，３，４−、２，４，５−、３，４，５−置換の各トリフルオロフェニル、２，４，６−、２，３，４−、２，４，５−、３，４，５−置換の各トリクロロフェニル、ペンタフルオロフェニル、ペンタクロロフェニル、３，５−ジメチル−４−クロロフェニル、３，５−ジクロロ−４−ビフェニルなどが挙げられる。また、アルキル基が炭素数１〜３のトリアルキルシリル基を有する炭素数１〜３のアルキル基とは、異なっていてもよい炭素数１〜３のアルキル基を有するトリアルキルシリル基が炭素数１〜３のアルキル基上の水素に置換されているものであり、具体例としては、トリメチルシリルメチル、トリメチルシリルエチルを挙げることができる。また、炭素数１〜６の炭化水素基を有するシリル基とは、異なっていてもよい炭素数１〜６の炭化水素基３個が珪素上に置換されている置換基であり、炭素数１〜６の炭化水素とは、上記の炭素数１〜６のアルキル基、炭素数１〜６のアルコキシ基、炭素数２〜８のアルケニル基、炭素数１〜６のハロゲン含有アルキル基及びフェニル基を含み、フェニル基上に置換基を有していてもよく、具体的には、トリメチルシリル、トリエチルシリル、トリ−ｎ−ブチルシリル、ｔ−ブチルジメチルシリル、トリビニルシリル、トリアリルシリル、トリフェニルシリルを挙げることができる。
【０１４２】
Ｒ２１及びＲ２２として、好ましくは水素、ハロゲン原子、炭素数１〜６のアルキル基、炭素数６〜１８のアリール基又は炭素数１〜６の炭化水素基を有するシリル基である。Ｒ２１が水素の場合は、合成収率が低く、Ｒ２１は、水素以外の置換基が好ましい。Ｒ２１は炭素数１〜６のアルキル基、炭素数６〜１８のアリール基又は炭素数１〜６の炭化水素基を有するシリル基がより好ましい。Ｒ２２は水素又は炭素数１〜６のアルキル基がより好ましい。具体的に好ましい置換基としては、Ｒ２１はメチル、エチル、ｔ−ブチル、シクロヘキシル、フェニル基、トリメチルシリル基、トリフェニルシリル基であり、Ｒ２２は水素、メチル、エチル基である。
Ｒ２１及びＲ２２は、双方で６〜７員環を構成してもよく、６〜７員環が不飽和結合を含んでいてもよい。具体的な置換としては、インデン環の２位の置換基として、ベンゾフリル基、ベンゾチエニル基を挙げることができる。
【０１４３】
本発明のオレフィン重合用触媒成分において、オレフィン重合用触媒成分の必須成分（Ａ−２）のメタロセン化合物の具体例を以下に示すが、これらに限定するものではない。
（ｉ）架橋Ｃｐ２Ｚｒ型
ジメチルシリレン（２，３−ジメチルシクロペンタジエニル）（２−メチルシクロペンタジエニル）ジルコニウムジクロリド、
ジメチルシリレン（２，３−ジメチルシクロペンタジエニル）（３−メチルシクロペンタジエニル）ジルコニウムジクロリド、
ジメチルシリレン（２，３−ジメチルシクロペンタジエニル）（４−メチルシクロペンタジエニル）ジルコニウムジクロリド、
ジメチルシリレン（２，３−ジメチルシクロペンタジエニル）（５−メチルシクロペンタジエニル）ジルコニウムジクロリド、
ジメチルシリレン（２，３−ジメチルシクロペンタジエニル）（２−エチルシクロペンタジエニル）ジルコニウムジクロリド、
ジメチルシリレン（２，３−ジメチルシクロペンタジエニル）（３−エチルシクロペンタジエニル）ジルコニウムジクロリド、
ジメチルシリレン（２，３−ジメチルシクロペンタジエニル）（２−イソプロピルシクロペンタジエニル）ジルコニウムジクロリド、
ジメチルシリレン（２，３−ジメチルシクロペンタジエニル）（３−イソプロピルシクロペンタジエニル）ジルコニウムジクロリド、
ジメチルシリレン（２，３−ジメチルシクロペンタジエニル）（２−ｎ−ブチルシクロペンタジエニル）ジルコニウムジクロリド、
ジメチルシリレン（２，３−ジメチルシクロペンタジエニル）（３−ｔ−ブチルシクロペンタジエニル）ジルコニウムジクロリド、
ジメチルシリレン（２，３−ジメチルシクロペンタジエニル）（３−フェニルシクロペンタジエニル）ジルコニウムジクロリド、
ジメチルシリレン（２，４，５−トリメチルシクロペンタジエニル）（シクロペンタジエニル）ジルコニウムジクロリド、
ジメチルシリレン（２−エチル−４，５−ジメチルシクロペンタジエニル）（シクロペンタジエニル）ジルコニウムジクロリド、
ジメチルシリレン（２−エチル−４−ブチル−５−メチルシクロペンタジエニル）（シクロペンタジエニル）ジルコニウムジクロリド、
ジメチルシリレン（２，４，５−トリメチルシクロペンタジエニル）（２−メチルシクロペンタジエニル）ジルコニウムジクロリド、
ジメチルシリレン（２−エチル−４，５−ジメチルシクロペンタジエニル）（３−ｔ−ブチルシクロペンタジエニル）ジルコニウムジクロリド、
ジメチルシリレン（２，３，４，５−テトラメチルシクロペンタジエニル）（シクロペンタジエニル）ジルコニウムジクロリド、
ジメチルシリレン（２，３，４，５−テトラメチルシクロペンタジエニル）（２−メチルシクロペンタジエニル）ジルコニウムジクロリド、
ジメチルシリレンビス（２，３−ジメチルシクロペンタジエニル）ジルコニウムジクロリド、
【０１４４】
ジメチルシリレンビス（２，３−ジメチルシクロペンタジエニル）ジルコニウムジブロマイド、
ジメチルシリレンビス（２，３−ジメチルシクロペンタジエニル）ジルコニウムジメチル、
ジメチルシリレンビス（２，３−ジメチルシクロペンタジエニル）ジルコニウムジフェニル、
ジメチルシリレンビス（２，４，５−トリメチルシクロペンタジエニル）ジルコニウムジクロリド、
ジメチルシリレンビス（２−エチル−４，５−ジメチルシクロペンタジエニル）ジルコニウムジクロリド、
ジメチルシリレンビス（２−エチル−４−ブチル−５−メチルシクロペンタジエニル）ジルコニウムジクロリド、
ジメチルシリレンビス（２，３，４−トリメチルシクロペンタジエニル）ジルコニウムジクロリド、
ジメチルシリレンビス（２−エチル−３，５−ジメチルシクロペンタジエニル）ジルコニウムジクロリド、
ジメチルシリレンビス（２，３，４，５−テトラメチルシクロペンタジエニル）ジルコニウムジクロリド、
ジメチルシランジイルビス（２，３，５−トリメチル−１−シクロペンタジエニル）ジルコニウムジクロリド、
二塩化｛トリメチルシリルシクロペンタジエニル｝−２−インデニル−ジメチルシリルジルコニウム、
二塩化１−インデニル−２−インデニル−ジメチルシリルジルコニウム等や、
公開特許平２−７６８８７号公報、同平３−１２４０６号公報、同平３−１２４０７号公報、同平３−１２４０７号公報、同平１１−３１５０８９号公報、同２００９−１４３９０１号公報、公表特許２００５−５０７９６１号公報、等、既出文献に記載のあるもののうち、上記一般式（２）に属する架橋ビス（アルキル置換シクロペンタジエニル）ジルコニウム化合物、
【０１４５】
ジメチルシリレンビス（３−（２−フリル）−２，５−ジメチルシクロペンタジエニル）ジルコニウムジクロリド、
ジメチルシリレンビス（２−（２−フリル）−３，５−ジメチルシクロペンタジエニル）ジルコニウムジクロリド、
ジメチルシリレンビス（２−（２−フリル）−４，５−ジメチルシクロペンタジエニル）ジルコニウムジクロリド、
ジメチルシリレンビス（３−（２−チエニル）−２，５−ジメチルシクロペンタジエニル）ジルコニウムジクロリド、
ジメチルシリレンビス（２−（２−チエニル）−４，５−ジメチルシクロペンタジエニル）ジルコニウムジクロリド、
ジメチルシリレンビス（２−（５−メチル−２−フリル）−４，５−ジメチルシクロペンタジエニル）ジルコニウムジクロリド、
ジメチルシリレンビス（２−（５−ｔ−ブチル−２−フリル）−４，５−ジメチルシクロペンタジエニル）ジルコニウムジクロリド、
ジメチルシリレンビス（２−（５−トリメチルシリル−２−フリル）−４，５−ジメチルシクロペンタジエニル）ジルコニウムジクロリド、
ジメチルシリレンビス（２−（４，５−ジメチル−２−フリル）−４，５−ジメチルシクロペンタジエニル）ジルコニウムジクロリド、
ジメチルシリレンビス（２−（２−ベンゾフリル）−４，５−ジメチルシクロペンタジエニル）ジルコニウムジクロリド、
イソプロピリデンビス（２−（２−フリル）−３−メチルシクロペンタジエニル）ジルコニウムジクロリド、
イソプロピリデンビス（２−（２−フリル）−３，５−ジメチルシクロペンタジエニル）ジルコニウムジクロリド、
イソプロピリデンビス（２−（２−フリル）−４−エチル−５−メチルシクロペンタジエニル）ジルコニウムジクロリド、
イソプロピリデンビス（２−（２−フリル）−４−イソプロピル−５−メチルシクロペンタジエニル）ジルコニウムジクロリド、
イソプロピリデンビス（２−（２−フリル）−４−ｔ−ブチル−５−メチルシクロペンタジエニル）ジルコニウムジクロリド、
イソプロピリデンビス（２−（２−フリル）−４−フェニル−５−メチルシクロペンタジエニル）ジルコニウムジクロリド、
等の上記一般式（２）に属する公表特許２００２−５３５３３９号公報等に記載された含酸素炭化水素基、含硫黄炭化水素基、炭化水素基置換シリル基等で置換されたシクロペンタジエニル環を有するジルコニウム化合物、
【０１４６】
（ｉｉ）架橋Ｉｎｄ２Ｚｒ型
ジメチルシリレンビス（インデニル）ジルコニウムジクロリド、
ジメチルシリレンビス（インデニル）ジルコニウムジメチル、
ジメチルシリレンビス（インデニル）ジルコニウムジフェニル、
イソプロピリデンビス（インデニル）ジルコニウムジクロリド、
ジメチルシリレンビス（４，５，６，７−テトラヒドロインデニル）ジルコニウムジクロリド、
フェニルメチルシリレンビス（４，５，６，７−テトラヒドロインデニル）ジルコニウムジクロリド、
ジメチルシリレンビス（２，４，４−トリメチル−４，５，６，７−テトラヒドロインデニル）ジルコニウムジクロリド、
ジメチルシリレンビス（２−メチルインデニル）ジルコニウムジクロリド、
ジメチルシリレンビス（２，４−ジメチルインデニル）ジルコニウムジクロリド、
ジメチルシリレンビス（２−メチル−４−フェニル−インデニル）ジルコニウムジクロリド、
ジメチルシリレンビス（２−メチル−４，５−ベンゾインデニル）ジルコニウムジクロリド、
ジメチルシリレンビス（２，４‐ジメチル‐ヘキサヒドロアズレニル）ジルコニウムジクロリド
ジメチルシリレンビス（２，４‐ジメチル‐４，５，６，７‐テトラヒドロインデニル）ジルコニウムジクロリド
イソプロピリデンビス［２−メチル−４−（４−ビフェニリル）−４Ｈ−アズレニル］ジルコニウムジクロリド、
ジメチルシリレン（２−メチル−４−フェニル−インデニル）（２−フェニル−４−フェニル−インデニル）ジルコニウムジクロライド、
ジメチルシリレン（２−メチル−４−フェニル−インデニル）（２−イソプロピル−４−フェニル−インデニル）ジルコニウムジクロライド、
ジメチルシリレン（２−メチル−４−（パラ−ｔ−ブチル−フェニル）−インデニル）（２−イソプロピル−４−（パラ−ｔ−ブチル−フェニル）−インデニル）ジルコニウムジクロライド、等や、
【０１４７】
公開特許平８−５９７２４号公報、公開特許平１０−２３１３１４号公報、公開特許２００３−１０５０２９号公報、公開特許２００４−３５２７０７号公報、等、既出文献に記載のあるもののうち、上記一般式（６）、一般式（８）に属する架橋ビス（置換または無置換インデニル）ジルコニウム化合物、架橋ビス（置換または無置換アズレニル）ジルコニウム化合物、架橋（置換または無置換インデニル）（置換または無置換アズレニル）ジルコニウム化合物、
ジメチルシリレンビス（２−（２−フリル）−インデニル）ジルコニウムジクロリド、
ジメチルゲルミレンビス（２−（２−フリル）−インデニル）ジルコニウムジクロリド、
ジメチルシリレンビス（２−（２−チエニル）−インデニル）ジルコニウムジクロリド、
メチレンビス（２−（２−フリル）−インデニル）ジルコニウムジクロリド、
イソプロピリデンビス（２−（２−フリル）−インデニル）ジルコニウムジクロリド、
ジメチルシリレンビス（２−（２−フリル）−４，５，６，７−テトラヒドロインデニル）ジルコニウムジクロリド、
イソプロピリデンビス（２−（２−フリル）−７−メチル−インデニル）ジルコニウムジクロリド、
イソプロピリデンビス（２−（２−フリル）−４−メチル−インデニル）ジルコニウムジクロリド、
イソプロピリデンビス（２−（２−フリル）−３−メチル−インデニル）ジルコニウムジクロリド、
イソプロピリデンビス（２−（２−フリル）−３，７−ジメチル−インデニル）ジルコニウムジクロリド、
イソプロピリデンビス（２−（２−フリル）−４−クロロ−インデニル）ジルコニウムジクロリド、
イソプロピリデンビス（２−（２−フリル）−４−フェニル−インデニル）ジルコニウムジクロリド、
イソプロピリデンビス（２−（２−フリル）−４−メトキシ−インデニル）ジルコニウムジクロリド、
イソプロピリデンビス（２−（２−フリル）−４−フェノキシ−インデニル）ジルコニウムジクロリド、
イソプロピリデンビス（２−（２−フリル）−４−トリメチルシリル−インデニル）ジルコニウムジクロリド、
ジメチルシリレンビス（２−（２−フリル）−４−フェニル−インデニル）ジルコニウムジクロリド、
ジメチルシリレンビス（２−（２−フリル）−４−フェニル−インデニル）ジルコニウムジメチル、
ジメチルシリレンビス（２−（２−チエニル）−４−フェニル−インデニル）ジルコニウムジクロリド、
ジメチルシリレンビス（２−（３−フリル）−４−フェニル−インデニル）ジルコニウムジクロリド、
ジメチルシリレンビス（２−（３−メチル−２−フリル）−インデニル）ジルコニウムジクロリド、
ジメチルシリレンビス（２−（３−メチル−２−フリル））−４−フェニル−インデニル）ジルコニウムジクロリド、
【０１４８】
ジメチルシリレンビス（２−（２−フリル）−４−（４−イソプロピルフェニル）−インデニル）ジルコニウムジクロリド、
ジメチルシリレンビス（２−（２−フリル）−４，７−ジフェニル−インデニル）ジルコニウムジクロリド、
ジメチルシリレンビス（２−（２−フリル）−４−フェニル−７−メチル−インデニル）ジルコニウムジクロリド、
ジメチルシリレンビス（２−（２−フリル）−４−クロロ−インデニル）ジルコニウムジクロリド、
ジメチルシリレンビス（２−（２−フリル）−４−フェニル−インデニル）ジルコニウムジクロリド、
ジメチルシリレンビス（２−（２−フリル）−４−メトキシ−インデニル）ジルコニウムジクロリド、
ジメチルシリレンビス（２，４−ジ（２−フリル）−インデニル）ジルコニウムジクロリド、
ジメチルシリレンビス（２−（２−フリル）−４−（２−チエニル）−インデニル）ジルコニウムジクロリド、
ジメチルシリレンビス（２−（２−フリル）−４−（２−ベンゾフリル）−インデニル）ジルコニウムジクロリド、
ジメチルシリレンビス（２−（２−フリル）−ベンゾインデニル）ジルコニウムジクロリド、
ジメチルシリレンビス（２−（２−フリル）−５，９−ジエチル−ベンゾインデニル）ジルコニウムジクロリド、
ジメチルシリレンビス（２−（２−フリル）−アズレニル）ジルコニウムジクロリド、
ジメチルシリレンビス（２−（４，５−ジメチル−２−フリル））−アズレニル）ジルコニウムジクロリド、
ジメチルシリレンビス（２−（５−トリメチルシリル−２−フリル））−アズレニル）ジルコニウムジクロリド、
ジメチルシリレンビス（２−（２−フリル）−４−フェニル−アズレニル）ジルコニウムジクロリド、
ジメチルシリレン（２−メチル−４−フェニル−インデニル）（２−（２−（５−メチル）−フリル）−４−フェニル−インデニル）ジルコニウムジクロライド
ジメチルシリレン（２−メチル−４−フェニル−インデニル）（２−（２−（５−メチル）−フリル）−４−フェニル−インデニル）ジルコニウムジクロライド
ジメチルシリレン（２−メチル−４−（１−ナフチル）インデニル）（２−（２−（５−メチルフリル））−４−（１−ナフチル）インデニル）ジルコニウムジクロライド
ジメチルシリレン（２−メチル−４−フェニルインデニル）（２−（２−（５−メチルチエニル））−４−フェニルインデニル）ジルコニウムジクロライド、等や、
公表特許２００２−５３５３３９号公報、公開特許２００４−３５２７０７号公報、等、既出文献に記載のあるもののうち、上記一般式（６）、一般式（８）に属する含酸素炭化水素基、含硫黄炭化水素基、炭化水素基置換シリル基等で置換されたインデニル環やアズレニル環を有するジルコニウム化合物、
【０１４９】
（ｉｉｉ）架橋ＣｐＩｎｄＺｒ型
イソプロピリデン（４−メチル−シクロペンタジエニル）（３−メチル−インデニル）ジルコニウムジクロリド、
イソプロピリデン（４−ｔブチル−シクロペンタジエニル）（３−メチル−インデニル）ジルコニウムジクロリド、
イソプロピリデン（４−ｔブチル−シクロペンタジエニル）（３−ｔブチル−インデニル）ジルコニウムジクロリド、
ジメチルシリレン（４−メチル−シクロペンタジエニル）（３−メチル−インデニル）ジルコニウムジクロリド、
ジメチルシリレン（４−ｔブチル−シクロペンタジエニル）（３−メチル−インデニル）ジルコニウムジクロリド、
ジメチルシリレン（４−ｔブチル−シクロペンタジエニル）（３−ｔブチル−インデニル）ジルコニウムジクロリド、
イソプロピリデン（４−メチル−シクロペンタジエニル）（３−メチル−インデニル）ジルコニウムジメチル、
イソプロピリデン（４−ｔブチル−シクロペンタジエニル）（３−メチル−インデニル）ジルコニウムジメチル、
イソプロピリデン（４−ｔブチル−シクロペンタジエニル）（３−ｔブチル−インデニル）ジルコニウムジメチル、
イソプロピリデン（３−ｔ−ブチルシクロペンタジエニル）（２−メチルインデニル）ジルコニウムジクロライド
ジメチルシランジイル（２−メチル−４−フェニル−１−インデニル）（２，３，５−トリメチル−１−シクロペンタジエニル）ジルコニウムジクロリド、
ジメチルシリレン（２−メチル−ベンゾ［ｅ］インデニル）（シクロペンタジエニル）ジルコニウムジクロリド、
イソプロピリデン（２−メチルインデニル）（シクロペンタジエニル）ジルコニウムジクロリド、
ジメチルシリレン（２−メチル−ベンゾ［ｅ］インデニル）（２−メチルシクロペンタジエニル）ジルコニウムジクロリド、
【０１５０】
ジメチルシリレン（２，３，４，５−テトラメチルシクロペンタジエニル）（２−メチル−４−フェニル−４Ｈ−１−アズレニル）ジルコニウムジクロリド
ジメチルシリレン（２，３，４，５−テトラメチルシクロペンタジエニル）（２−メチル−４−フェニル−５，６，７，８−テトラヒドロ−４Ｈ−１−アズレニル）ジルコニウムジクロリド
ジメチルシリレン（２，３，４，５−テトラメチルシクロペンタジエニル）（２，４−ジメチル−４Ｈ−１−アズレニル）ジルコニウムジクロリド
ジメチルシリレン（２，３，４，５−テトラメチルシクロペンタジエニル）（２，４−ジメチル−５，６，７，８−テトラヒドロ−４Ｈ−１−アズレニル）ジルコニウムジクロリド
ジメチルシリレン（２，３，４，５−テトラメチルシクロペンタジエニル）（２−エチル−４−フェニル−４Ｈ−１−アズレニル）ジルコニウムジクロリド
ジメチルシリレン（２，３，４，５−テトラメチルシクロペンタジエニル）（２−エチル−４−メチル−４Ｈ−１−アズレニル）ジルコニウムジクロリド
ジメチルシリレン（シクロペンタジエニル）（２−（５−メチル−２−フリル）インデニル）ジルコニウムジクロリド、
ジメチルシリレン（３−メチルシクロペンタジエニル）（２−（５−メチル−２−フリル）インデニル）ジルコニウムジクロリド、
ジメチルシリレン（３−エチルシクロペンタジエニル）（２−（５−メチル−２−フリル）インデニル）ジルコニウムジクロリド、
ジメチルシリレン（３−フェニルシクロペンタジエニル）（２−（５−メチル−２−フリル）インデニル）ジルコニウムジクロリド、
ジメチルシリレン（３−ｔ−ブチルシクロペンタジエニル）（２−（５−メチル−２−フリル）インデニル）ジルコニウムジクロリド、
ジメチルシリレン（３−（トリメチルシリル）シクロペンタジエニル）（２−（５−メチル−２−フリル）インデニル）ジルコニウムジクロリド、
ジメチルシリレン（２，４−ジメチルシクロペンタジエニル）（２−（５−メチル−２−フリル）インデニル）ジルコニウムジクロリド、
【０１５１】
ジメチルシリレン（２−メチル−４−フェニルシクロペンタジエニル）（２−（５−メチル−２−フリル）インデニル）ジルコニウムジクロリド、
ジメチルシリレン（２−メチル−４−（２−ナフチル）シクロペンタジエニル）（２−（５−メチル−２−フリル）インデニル）ジルコニウムジクロリド、
ジメチルシリレン（２−メチル−４−ｔ−ブチルシクロペンタジエニル）（２−（５−メチル−２−フリル）インデニル）ジルコニウムジクロリド、
ジメチルシリレン（２−メチル−４−トリメチルシリルシクロペンタジエニル）（２−（５−メチル−２−フリル）インデニル）ジルコニウムジクロリド、
ジメチルシリレン（２−エチル−４−ｉ−プロピルシクロペンタジエニル）（２−（５−メチル−２−フリル）インデニル）ジルコニウムジクロリド、
ジメチルシリレン（２，３，５−トリメチルシクロペンタジエニル）（２−（５−メチル−２−フリル）インデニル）ジルコニウムジクロリド、
ジメチルシリレン（２，５−ジメチル−３−ｔ−ブチルシクロペンタジエニル）（２−（５−メチル−２−フリル）インデニル）ジルコニウムジクロリド、
ジメチルシリレン（２，３，４，５−テトラメチルシクロペンタジエニル）（２−（５−メチル−２−フリル）インデニル）ジルコニウムジクロリド、
ジメチルシリレン（シクロペンタジエニル）（２−（５−メチル−２−フリル）−４−フェニルインデニル）ジルコニウムジクロリド、
ジメチルシリレン（３−メチルシクロペンタジエニル）（２−（５−メチル−２−フリル）−４−フェニルインデニル）ジルコニウムジクロリド、
ジメチルシリレン（３−エチルシクロペンタジエニル）（２−（５−メチル−２−フリル）−４−フェニルインデニル）ジルコニウムジクロリド、
ジメチルシリレン（３−フェニルシクロペンタジエニル）（２−（５−メチル−２−フリル）−４−フェニルインデニル）ジルコニウムジクロリド、
ジメチルシリレン（３−ｔ−ブチルシクロペンタジエニル）（２−（５−メチル−２−フリル）−４−フェニルインデニル）ジルコニウムジクロリド、
ジメチルシリレン（３−（トリメチルシリル）シクロペンタジエニル）（２−（５−メチル−２−フリル）−４−フェニルインデニル）ジルコニウムジクロリド、
ジメチルシリレン（２，４−ジメチルシクロペンタジエニル）（２−（５−メチル−２−フリル）−４−フェニルインデニル）ジルコニウムジクロリド、
ジメチルシリレン（２−メチル−４−フェニルシクロペンタジエニル）（２−（５−メチル−２−フリル）−４−フェニルインデニル）ジルコニウムジクロリド、
ジメチルシリレン（２−メチル−４−（２−ナフチル）シクロペンタジエニル）（２−（５−メチル−２−フリル）−４−フェニルインデニル）ジルコニウムジクロリド、
ジメチルシリレン（２−メチル−４−ｔ−ブチルシクロペンタジエニル）（２−（５−メチル−２−フリル）−４−フェニルインデニル）ジルコニウムジクロリド、
ジメチルシリレン（２−メチル−４−トリメチシリルシクロペンタジエニル）（２−（５−メチル−２−フリル）−４−フェニルインデニル）ジルコニウムジクロリド、
ジメチルシリレン（２−エチル−４−ｉ−プロピルシクロペンタジエニル）（２−（５−メチル−２−フリル）−４−フェニルインデニル）ジルコニウムジクロリド、
ジメチルシリレン（２，３，５−トリメチルシクロペンタジエニル）（２−（５−メチル−２−フリル）−４−フェニルインデニル）ジルコニウムジクロリド、
ジメチルシリレン（２，５−ジメチル−３−ｔ−ブチルシクロペンタジエニル）（２−（５−メチル−２−フリル）−４−フェニルインデニル）ジルコニウムジクロリド、
ジメチルシリレン（２，３，４，５−テトラメチルシクロペンタジエニル）（２−（５−メチル−２−フリル）−４−フェニルインデニル）ジルコニウムジクロリド、
ジメチルシリレン（シクロペンタジエニル）（２−（４，５−ジメチル−２−フリル）−４−フェニルインデニル）ジルコニウムジクロリド、
【０１５２】
ジメチルシリレン（３−メチルシクロペンタジエニル）（２−（４，５−ジメチル−２−フリル）−４−フェニルインデニル）ジルコニウムジクロリド、
ジメチルシリレン（３−フェニルシクロペンタジエニル）（２−（４，５−ジメチル−２−フリル）−４−フェニルインデニル）ジルコニウムジクロリド、
ジメチルシリレン（３−ｔ−ブチルシクロペンタジエニル）（２−（４，５−ジメチル−２−フリル）−４−フェニルインデニル）ジルコニウムジクロリド、
ジメチルシリレン（３−（トリメチルシリル）シクロペンタジエニル）（２−（４，５−ジメチル−２−フリル）−４−フェニルインデニル）ジルコニウムジクロリド、
ジメチルシリレン（２，４−ジメチルシクロペンタジエニル）（２−（４，５−ジメチル−２−フリル）−４−フェニルインデニル）ジルコニウムジクロリド、
ジメチルシリレン（２−メチル−４−フェニルシクロペンタジエニル）（２−（４，５−ジメチル−２−フリル）−４−フェニルインデニル）ジルコニウムジクロリド、
ジメチルシリレン（２−メチル−４−ｔ−ブチルシクロペンタジエニル）（２−（４，５−ジメチル−２−フリル）−４−フェニルインデニル）ジルコニウムジクロリド、
ジメチルシリレン（２，３，５−トリメチルシクロペンタジエニル）（２−（４，５−ジメチル−２−フリル）−４−フェニルインデニル）ジルコニウムジクロリド、
ジメチルシリレン（２，３，４，５−テトラメチルシクロペンタジエニル）（２−（４，５−ジメチル−２−フリル）−４−フェニルインデニル）ジルコニウムジクロリド、
ジメチルシリレン（シクロペンタジエニル）（２−（５−ｔ−ブチル−２−フリル）−４−フェニルインデニル）ジルコニウムジクロリド、
ジメチルシリレン（３−メチルシクロペンタジエニル）（２−（５−ｔ−ブチル−２−フリル）−４−フェニルインデニル）ジルコニウムジクロリド、
ジメチルシリレン（３−フェニルシクロペンタジエニル）（２−（５−ｔ−ブチル−２−フリル）−４−フェニルインデニル）ジルコニウムジクロリド、
ジメチルシリレン（３−ｔ−ブチルシクロペンタジエニル）（２−（５−ｔ−ブチル−２−フリル）−４−フェニルインデニル）ジルコニウムジクロリド、
ジメチルシリレン（３−（トリメチルシリル）シクロペンタジエニル）（２−（５−ｔ−ブチル−２−フリル）−４−フェニルインデニル）ジルコニウムジクロリド、
ジメチルシリレン（２，４−ジメチルシクロペンタジエニル）（２−（５−ｔ−ブチル−２−フリル）−４−フェニルインデニル）ジルコニウムジクロリド、
ジメチルシリレン（２−メチル−４−フェニルシクロペンタジエニル）（２−（５−ｔ−ブチル−２−フリル）−４−フェニルインデニル）ジルコニウムジクロリド、
ジメチルシリレン（２−メチル−４−ｔ−ブチルシクロペンタジエニル）（２−（５−ｔ−ブチル−２−フリル）−４−フェニルインデニル）ジルコニウムジクロリド、
ジメチルシリレン（２，３，５−トリメチルシクロペンタジエニル）（２−（５−ｔ−ブチル−２−フリル）−４−フェニルインデニル）ジルコニウムジクロリド、
ジメチルシリレン（２，３，４，５−テトラメチルシクロペンタジエニル）（２−（５−ｔ−ブチル−２−フリル）−４−フェニルインデニル）ジルコニウムジクロリド、
ジメチルシリレン（シクロペンタジエニル）（２−（５−フェニル−２−フリル）−４−フェニルインデニル）ジルコニウムジクロリド、
【０１５３】
ジメチルシリレン（３−メチルシクロペンタジエニル）（２−（５−フェニル−２−フリル）−４−フェニルインデニル）ジルコニウムジクロリド、
ジメチルシリレン（３−フェニルシクロペンタジエニル）（２−（５−フェニル−２−フリル）−４−フェニルインデニル）ジルコニウムジクロリド、
ジメチルシリレン（３−ｔ−ブチルシクロペンタジエニル）（２−（５−フェニル−２−フリル）−４−フェニルインデニル）ジルコニウムジクロリド、
ジメチルシリレン（３−（トリメチルシリル）シクロペンタジエニル）（２−（５−フェニル−２−フリル）−４−フェニルインデニル）ジルコニウムジクロリド、
ジメチルシリレン（２，４−ジメチルシクロペンタジエニル）（２−（５−フェニル−２−フリル）−４−フェニルインデニル）ジルコニウムジクロリド、
ジメチルシリレン（２−メチル−４−フェニルシクロペンタジエニル）（２−（５−フェニル−２−フリル）−４−フェニルインデニル）ジルコニウムジクロリド、
ジメチルシリレン（２−メチル−４−ｔ−ブチルシクロペンタジエニル）（２−（５−フェニル−２−フリル）−４−フェニルインデニル）ジルコニウムジクロリド、
ジメチルシリレン（２，３，５−トリメチルシクロペンタジエニル）（２−（５−フェニル−２−フリル）−４−フェニルインデニル）ジルコニウムジクロリド、
ジメチルシリレン（２，３，４，５−テトラメチルシクロペンタジエニル）（２−（５−フェニル−２−フリル）−４−フェニルインデニル）ジルコニウムジクロリド、
ジメチルシリレン（シクロペンタジエニル）（２−（４，５−ベンゾ−２−フリル）−４−フェニルインデニル）ジルコニウムジクロリド、
【０１５４】
ジメチルシリレン（３−メチルシクロペンタジエニル）（２−（４，５−ベンゾ−２−フリル）−４−フェニルインデニル）ジルコニウムジクロリド、
ジメチルシリレン（３−フェニルシクロペンタジエニル）（２−（４，５−ベンゾ−２−フリル）−４−フェニルインデニル）ジルコニウムジクロリド、
ジメチルシリレン（３−ｔ−ブチルシクロペンタジエニル）（２−（４，５−ベンゾ−２−フリル）−４−フェニルインデニル）ジルコニウムジクロリド、
ジメチルシリレン（３−（トリメチルシリル）シクロペンタジエニル）（２−（４，５−ベンゾ−２−フリル）−４−フェニルインデニル）ジルコニウムジクロリド、
ジメチルシリレン（２，４−ジメチルシクロペンタジエニル）（２−（４，５−ベンゾ−２−フリル）−４−フェニルインデニル）ジルコニウムジクロリド、
ジメチルシリレン（２−メチル−４−フェニルシクロペンタジエニル）（２−（４，５−ベンゾ−２−フリル）−４−フェニルインデニル）ジルコニウムジクロリド、
ジメチルシリレン（２−メチル−４−ｔ−ブチルシクロペンタジエニル）（２−（４，５−ベンゾ−２−フリル）−４−フェニルインデニル）ジルコニウムジクロリド、
ジメチルシリレン（２，３，５−トリメチルシクロペンタジエニル）（２−（４，５−ベンゾ−２−フリル）−４−フェニルインデニル）ジルコニウムジクロリド、
ジメチルシリレン（２，３，４，５−テトラメチルシクロペンタジエニル）（２−（４，５−ベンゾ−２−フリル）−４−フェニルインデニル）ジルコニウムジクロリド、
ジメチルシリレン（シクロペンタジエニル）（２−（５−メチル−２−フリル）−４−（４−ｔ−ブチルフェニル）インデニル）ジルコニウムジクロリド、
ジメチルシリレン（３−メチルシクロペンタジエニル）（２−（５−メチル−２−フリル）−４−（４−ｔ−ブチルフェニル）インデニル）ジルコニウムジクロリド、
ジメチルシリレン（３−フェニルシクロペンタジエニル）（２−（５−メチル−２−フリル）−４−（４−ｔ−ブチルフェニル）インデニル）ジルコニウムジクロリド、
ジメチルシリレン（３−ｔ−ブチルシクロペンタジエニル）（２−（５−メチル−２−フリル）−４−（４−ｔ−ブチルフェニル）インデニル）ジルコニウムジクロリド、
ジメチルシリレン（３−（トリメチルシリル）シクロペンタジエニル）（２−（５−メチル−２−フリル）−４−（４−ｔ−ブチルフェニル）インデニル）ジルコニウムジクロリド、
ジメチルシリレン（２，４−ジメチルシクロペンタジエニル）（２−（５−メチル−２−フリル）−４−（４−ｔ−ブチルフェニル）インデニル）ジルコニウムジクロリド、
ジメチルシリレン（２−メチル−４−フェニルシクロペンタジエニル）（２−（５−メチル−２−フリル）−４−（４−ｔ−ブチルフェニル）インデニル）ジルコニウムジクロリド、
【０１５５】
ジメチルシリレン（２−メチル−４−ｔ−ブチルシクロペンタジエニル）（２−（５−メチル−２−フリル）−４−（４−ｔ−ブチルフェニル）インデニル）ジルコニウムジクロリド、
ジメチルシリレン（２，３，５−トリメチルシクロペンタジエニル）（２−（５−メチル−２−フリル）−４−（４−ｔ−ブチルフェニル）インデニル）ジルコニウムジクロリド、
ジメチルシリレン（２，３，４，５−テトラメチルシクロペンタジエニル）（２−（５−メチル−２−フリル）−４−（４−ｔ−ブチルフェニル）インデニル）ジルコニウムジクロリド、
ジメチルシリレン（シクロペンタジエニル）（２−（５−メチル−２−フリル）−４−（４−ｉ−プロピルフェニル）インデニル）ジルコニウムジクロリド、
ジメチルシリレン（３−メチルシクロペンタジエニル）（２−（５−メチル−２−フリル）−４−（４−ｉ−プロピルフェニル）インデニル）ジルコニウムジクロリド、
ジメチルシリレン（３−フェニルシクロペンタジエニル）（２−（５−メチル−２−フリル）−４−（４−ｉ−プロピルフェニル）インデニル）ジルコニウムジクロリド、
ジメチルシリレン（３−ｔ−ブチルシクロペンタジエニル）（２−（５−メチル−２−フリル）−４−（４−ｉ−プロピルフェニル）インデニル）ジルコニウムジクロリド、
ジメチルシリレン（３−（トリメチルシリル）シクロペンタジエニル）（２−（５−メチル−２−フリル）−４−（４−ｉ−プロピルフェニル）インデニル）ジルコニウムジクロリド、
ジメチルシリレン（２，４−ジメチルシクロペンタジエニル）（２−（５−メチル−２−フリル）−４−（４−ｉ−プロピルフェニル）インデニル）ジルコニウムジクロリド、
ジメチルシリレン（２−メチル−４−フェニルシクロペンタジエニル）（２−（５−メチル−２−フリル）−４−（４−ｉ−プロピルフェニル）インデニル）ジルコニウムジクロリド、
ジメチルシリレン（２−メチル−４−ｔ−ブチルシクロペンタジエニル）（２−（５−メチル−２−フリル）−４−（４−ｉ−プロピルフェニル）インデニル）ジルコニウムジクロリド、
ジメチルシリレン（２，３，５−トリメチルシクロペンタジエニル）（２−（５−メチル−２−フリル）−４−（４−ｉ−プロピルフェニル）インデニル）ジルコニウムジクロリド、
ジメチルシリレン（２，３，４，５−テトラメチルシクロペンタジエニル）（２−（５−メチル−２−フリル）−４−（４−ｉ−プロピルフェニル）インデニル）ジルコニウムジクロリド、
【０１５６】
ジメチルシリレン（シクロペンタジエニル）（２−（５−メチル−２−フリル）−４−（４−クロロフェニル）インデニル）ジルコニウムジクロリド、
ジメチルシリレン（３−メチルシクロペンタジエニル）（２−（５−メチル−２−フリル）−４−（４−クロロフェニル）インデニル）ジルコニウムジクロリド、
ジメチルシリレン（３−フェニルシクロペンタジエニル）（２−（５−メチル−２−フリル）−４−（４−クロロフェニル）インデニル）ジルコニウムジクロリド、
ジメチルシリレン（３−ｔ−ブチルシクロペンタジエニル）（２−（５−メチル−２−フリル）−４−（４−クロロフェニル）インデニル）ジルコニウムジクロリド、
ジメチルシリレン（３−（トリメチルシリル）シクロペンタジエニル）（２−（５−メチル−２−フリル）−４−（４−クロロフェニル）インデニル）ジルコニウムジクロリド、
ジメチルシリレン（２，４−ジメチルシクロペンタジエニル）（２−（５−メチル−２−フリル）−４−（４−クロロフェニル）インデニル）ジルコニウムジクロリド、
ジメチルシリレン（２−メチル−４−フェニルシクロペンタジエニル）（２−（５−メチル−２−フリル）−４−（４−クロロフェニル）インデニル）ジルコニウムジクロリド、
ジメチルシリレン（２−メチル−４−ｔ−ブチルシクロペンタジエニル）（２−（５−メチル−２−フリル）−４−（４−クロロフェニル）インデニル）ジルコニウムジクロリド、
ジメチルシリレン（２，３，５−トリメチルシクロペンタジエニル）（２−（５−メチル−２−フリル）−４−（４−クロロフェニル）インデニル）ジルコニウムジクロリド、
ジメチルシリレン（２，３，４，５−テトラメチルシクロペンタジエニル）（２−（５−メチル−２−フリル）−４−（４−クロロフェニル）インデニル）ジルコニウムジクロリド、
ジメチルシリレン（シクロペンタジエニル）（２−（５−メチル−２−フリル）−４−（３，５−ジ−ｔ−ブチルフェニル）インデニル）ジルコニウムジクロリド、
ジメチルシリレン（３−メチルシクロペンタジエニル）（２−（５−メチル−２−フリル）−４−（３，５−ジ−ｔ−ブチルフェニル）インデニル）ジルコニウムジクロリド、
ジメチルシリレン（３−フェニルシクロペンタジエニル）（２−（５−メチル−２−フリル）−４−（３，５−ジ−ｔ−ブチルフェニル）インデニル）ジルコニウムジクロリド、
ジメチルシリレン（３−ｔ−ブチルシクロペンタジエニル）（２−（５−メチル−２−フリル）−４−（３，５−ジ−ｔ−ブチルフェニル）インデニル）ジルコニウムジクロリド、
ジメチルシリレン（３−（トリメチルシリル）シクロペンタジエニル）（２−（５−メチル−２−フリル）−４−（３，５−ジ−ｔ−ブチルフェニル）インデニル）ジルコニウムジクロリド、
【０１５７】
ジメチルシリレン（２，４−ジメチルシクロペンタジエニル）（２−（５−メチル−２−フリル）−４−（３，５−ジ−ｔ−ブチルフェニル）インデニル）ジルコニウムジクロリド、
ジメチルシリレン（２−メチル−４−フェニルシクロペンタジエニル）（２−（５−メチル−２−フリル）−４−（３，５−ジ−ｔ−ブチルフェニル）インデニル）ジルコニウムジクロリド、
ジメチルシリレン（２−メチル−４−ｔ−ブチルシクロペンタジエニル）（２−（５−メチル−２−フリル）−４−（３，５−ジ−ｔ−ブチルフェニル）インデニル）ジルコニウムジクロリド、
ジメチルシリレン（２，３，５−トリメチルシクロペンタジエニル）（２−（５−メチル−２−フリル）−４−（３，５−ジ−ｔ−ブチルフェニル）インデニル）ジルコニウムジクロリド、
ジメチルシリレン（２，３，４，５−テトラメチルシクロペンタジエニル）（２−（５−メチル−２−フリル）−４−（３，５−ジ−ｔ−ブチルフェニル）インデニル）ジルコニウムジクロリド、
ジメチルシリレン（シクロペンタジエニル）（２−（５−メチル−２−フリル）−４−（２−メチルフェニル）インデニル）ジルコニウムジクロリド、
ジメチルシリレン（３−メチルシクロペンタジエニル）（２−（５−メチル−２−フリル）−４−（２−メチルフェニル）インデニル）ジルコニウムジクロリド、
ジメチルシリレン（３−フェニルシクロペンタジエニル）（２−（５−メチル−２−フリル）−４−（２−メチルフェニル）インデニル）ジルコニウムジクロリド、
ジメチルシリレン（３−ｔ−ブチルシクロペンタジエニル）（２−（５−メチル−２−フリル）−４−（２−メチルフェニル）インデニル）ジルコニウムジクロリド、
ジメチルシリレン（３−（トリメチルシリル）シクロペンタジエニル）（２−（５−メチル−２−フリル）−４−（２−メチルフェニル）インデニル）ジルコニウムジクロリド、
ジメチルシリレン（２，４−ジメチルシクロペンタジエニル）（２−（５−メチル−２−フリル）−４−（２−メチルフェニル）インデニル）ジルコニウムジクロリド、
ジメチルシリレン（２−メチル−４−フェニルシクロペンタジエニル）（２−（５−メチル−２−フリル）−４−（２−メチルフェニル）インデニル）ジルコニウムジクロリド、
ジメチルシリレン（２−メチル−４−ｔ−ブチルシクロペンタジエニル）（２−（５−メチル−２−フリル）−４−（２−メチルフェニル）インデニル）ジルコニウムジクロリド、
ジメチルシリレン（２，３，５−トリメチルシクロペンタジエニル）（２−（５−メチル−２−フリル）−４−（２−メチルフェニル）インデニル）ジルコニウムジクロリド、
ジメチルシリレン（２，３，４，５−テトラメチルシクロペンタジエニル）（２−（５−メチル−２−フリル）−４−（２−メチルフェニル）インデニル）ジルコニウムジクロリド、
【０１５８】
ジメチルシリレン（シクロペンタジエニル）（２−（５−メチル−２−フリル）−３−メチル−４−フェニルインデニル）ジルコニウムジクロリド、
ジメチルシリレン（３−メチルシクロペンタジエニル）（２−（５−メチル−２−フリル）−３−メチル−４−フェニルインデニル）ジルコニウムジクロリド、
ジメチルシリレン（３−ｔ−ブチルシクロペンタジエニル）（２−（５−メチル−２−フリル）−３−メチル−４−フェニルインデニル）ジルコニウムジクロリド、
ジメチルシリレン（２，４−ジメチルシクロペンタジエニル）（２−（５−メチル−２−フリル）−３−メチル−４−フェニルインデニル）ジルコニウムジクロリド、
ジメチルシリレン（２−メチル−４−フェニルシクロペンタジエニル）（２−（５−メチル−２−フリル）−３−メチル−４−フェニルインデニル）ジルコニウムジクロリド、
ジメチルシリレン（２−メチル−４−ｔ−ブチルシクロペンタジエニル）（２−（５−メチル−２−フリル）−３−メチル−４−フェニルインデニル）ジルコニウムジクロリド、
ジメチルシリレン（２，３，５−トリメチルシクロペンタジエニル）（２−（５−メチル−２−フリル）−３−メチル−４−フェニルインデニル）ジルコニウムジクロリド、
ジメチルシリレン（２，３，４，５−テトラメチルシクロペンタジエニル）（２−（５−メチル−２−フリル）−３−メチル−４−フェニルインデニル）ジルコニウムジクロリド、
ジメチルシリレン（シクロペンタジエニル）（２−（５−メチル−２−フリル）−３−ｎ−ブチル−４−フェニルインデニル）ジルコニウムジクロリド、
ジメチルシリレン（３−メチルシクロペンタジエニル）（２−（５−メチル−２−フリル）−３−ｎ−ブチル−４−フェニルインデニル）ジルコニウムジクロリド、
ジメチルシリレン（３−ｔ−ブチルシクロペンタジエニル）（２−（５−メチル−２−フリル）−３−ｎ−ブチル−４−フェニルインデニル）ジルコニウムジクロリド、
ジメチルシリレン（２，４−ジメチルシクロペンタジエニル）（２−（５−メチル−２−フリル）−３−ｎ−ブチル−４−フェニルインデニル）ジルコニウムジクロリド、
ジメチルシリレン（２−メチル−４−フェニルシクロペンタジエニル）（２−（５−メチル−２−フリル）−３−ｎ−ブチル−４−フェニルインデニル）ジルコニウムジクロリド、
ジメチルシリレン（２−メチル−４−ｔ−ブチルシクロペンタジエニル）（２−（５−メチル−２−フリル）−３−ｎ−ブチル−４−フェニルインデニル）ジルコニウムジクロリド、
ジメチルシリレン（２，３，５−トリメチルシクロペンタジエニル）（２−（５−メチル−２−フリル）−３−ｎ−ブチル−４−フェニルインデニル）ジルコニウムジクロリド、
ジメチルシリレン（２，３，４，５−テトラメチルシクロペンタジエニル）（２−（５−メチル−２−フリル）−３−ｎ−ブチル−４−フェニルインデニル）ジルコニウムジクロリド、
【０１５９】
ジメチルシリレン（シクロペンタジエニル）（２−（５−メチル−２−フリル）−３−ｓ−ブチル−４−フェニルインデニル）ジルコニウムジクロリド、
ジメチルシリレン（３−メチルシクロペンタジエニル）（２−（５−メチル−２−フリル）−３−ｓ−ブチル−４−フェニルインデニル）ジルコニウムジクロリド、
ジメチルシリレン（３−ｔ−ブチルシクロペンタジエニル）（２−（５−メチル−２−フリル）−３−ｓ−ブチル−４−フェニルインデニル）ジルコニウムジクロリド、
ジメチルシリレン（２，４−ジメチルシクロペンタジエニル）（２−（５−メチル−２−フリル）−３−ｓ−ブチル−４−フェニルインデニル）ジルコニウムジクロリド、
ジメチルシリレン（２−メチル−４−フェニルシクロペンタジエニル）（２−（５−メチル−２−フリル）−３−ｓ−ブチル−４−フェニルインデニル）ジルコニウムジクロリド、
ジメチルシリレン（２−メチル−４−ｔ−ブチルシクロペンタジエニル）（２−（５−メチル−２−フリル）−３−ｓ−ブチル−４−フェニルインデニル）ジルコニウムジクロリド、
ジメチルシリレン（２，３，５−トリメチルシクロペンタジエニル）（２−（５−メチル−２−フリル）−３−ｓ−ブチル−４−フェニルインデニル）ジルコニウムジクロリド、
ジメチルシリレン（２，３，４，５−テトラメチルシクロペンタジエニル）（２−（５−メチル−２−フリル）−３−ｓ−ブチル−４−フェニルインデニル）ジルコニウムジクロリド、等や、
公開特許平６−８７９２２号公報、公開特許平８−９２３０８号公報、公開特許平９−８７３１４号公報、公開特許平７−２２４０７９号公報、公開特許２００５−３３６０９２号公報、等、既出文献に記載のあるもののうち、上記一般式（７）、一般式（９）に属するジルコニウム化合物である。
【０１６０】
また、上記化合物のジルコニウムを、チタニウムまたはハフニウムに代えた化合物、等が挙げられる。
さらに、これらのメタロセン化合物を必須成分（Ａ−２）として用いるに際しては、２種以上を用いることも可能である。
【０１６１】
さらに、上記に例示した具体的化合物の中にあって、必須成分（Ａ−２）であるメタロセン化合物として、重合活性が高い点で好ましいものを以下に示す。
ジメチルシリレン（２，４，５−トリメチルシクロペンタジエニル）（２−メチルシクロペンタジエニル）ジルコニウムジクロリド、
ジメチルシリレン（２−エチル−４，５−ジメチルシクロペンタジエニル）（３−ｔ−ブチルシクロペンタジエニル）ジルコニウムジクロリド、
ジメチルシリレン（２，３，４，５−テトラメチルシクロペンタジエニル）（シクロペンタジエニル）ジルコニウムジクロリド、
ジメチルシリレン（２，３，４，５−テトラメチルシクロペンタジエニル）（２−メチルシクロペンタジエニル）ジルコニウムジクロリド、
ジメチルシリレンビス（２，３−ジメチルシクロペンタジエニル）ジルコニウムジクロリド、
ジメチルシリレンビス（２，３−ジメチルシクロペンタジエニル）ジルコニウムジブロマイド、
ジメチルシリレンビス（２，３−ジメチルシクロペンタジエニル）ジルコニウムジメチル、
ジメチルシリレンビス（２，３−ジメチルシクロペンタジエニル）ジルコニウムジフェニル、
ジメチルシリレンビス（２，４，５−トリメチルシクロペンタジエニル）ジルコニウムジクロリド、
ジメチルシリレンビス（２−エチル−４，５−ジメチルシクロペンタジエニル）ジルコニウムジクロリド、
ジメチルシリレンビス（２−エチル−４−ブチル−５−メチルシクロペンタジエニル）ジルコニウムジクロリド、
ジメチルシリレンビス（２，３，４−トリメチルシクロペンタジエニル）ジルコニウムジクロリド、
ジメチルシリレンビス（２−エチル−３，５−ジメチルシクロペンタジエニル）ジルコニウムジクロリド、
ジメチルシリレンビス（２，３，４，５−テトラメチルシクロペンタジエニル）ジルコニウムジクロリド、
ジメチルシランジイルビス（２，３，５−トリメチル−１−シクロペンタジエニル）ジルコニウムジクロリド、
二塩化｛トリメチルシリルシクロペンタジエニル｝−２−インデニル−ジメチルシリルジルコニウム、
二塩化１−インデニル−２−インデニル−ジメチルシリルジルコニウム等や、
公開特許平２−７６８８７号公報、同平３−１２４０６号公報、同平３−１２４０７号公報、同平３−１２４０７号公報、同平１１−３１５０８９号公報、同２００９−１４３９０１号公報、公表特許２００５−５０７９６１号公報、等、既出文献に記載のあるもののうち、上記一般式（２）に属するケイ素架橋ビス（アルキル置換シクロペンタジエニル）ジルコニウム化合物で、該二個のシクロペンタジエニル環のアルキル置換基の合計が４個以上のもの、
【０１６２】
ジメチルシリレンビス（３−（２−フリル）−２，５−ジメチルシクロペンタジエニル）ジルコニウムジクロリド、
ジメチルシリレンビス（２−（２−フリル）−３，５−ジメチルシクロペンタジエニル）ジルコニウムジクロリド、
ジメチルシリレンビス（２−（２−フリル）−４，５−ジメチルシクロペンタジエニル）ジルコニウムジクロリド、
ジメチルシリレンビス（３−（２−チエニル）−２，５−ジメチルシクロペンタジエニル）ジルコニウムジクロリド、
ジメチルシリレンビス（２−（２−チエニル）−４，５−ジメチルシクロペンタジエニル）ジルコニウムジクロリド、
ジメチルシリレンビス（２−（５−メチル−２−フリル）−４，５−ジメチルシクロペンタジエニル）ジルコニウムジクロリド、
ジメチルシリレンビス（２−（５−ｔ−ブチル−２−フリル）−４，５−ジメチルシクロペンタジエニル）ジルコニウムジクロリド、
ジメチルシリレンビス（２−（５−トリメチルシリル−２−フリル）−４，５−ジメチルシクロペンタジエニル）ジルコニウムジクロリド、
ジメチルシリレンビス（２−（４，５−ジメチル−２−フリル）−４，５−ジメチルシクロペンタジエニル）ジルコニウムジクロリド、
ジメチルシリレンビス（２−（２−ベンゾフリル）−４，５−ジメチルシクロペンタジエニル）ジルコニウムジクロリド、
イソプロピリデンビス（２−（２−フリル）−３−メチルシクロペンタジエニル）ジルコニウムジクロリド、等や、上記一般式（２）に属する公表特許２００２−５３５３３９号公報等に記載された含酸素炭化水素基、含硫黄炭化水素基、炭化水素基置換シリル基等で置換されたシクロペンタジエニル環を有するジルコニウム化合物のうち、ケイ素架橋ビス（置換シクロペンタジエニル）構造を有し、かつ、該二個のシクロペンタジエニル環の置換基の合計が該含酸素炭化水素基等も含めて４個以上のもの、
【０１６３】
ジメチルシリレンビス（インデニル）ジルコニウムジクロリド、
ジメチルシリレンビス（インデニル）ジルコニウムジメチル、
ジメチルシリレンビス（インデニル）ジルコニウムジフェニル、
ジメチルシリレンビス（４，５，６，７−テトラヒドロインデニル）ジルコニウムジクロリド、
フェニルメチルシリレンビス（４，５，６，７−テトラヒドロインデニル）ジルコニウムジクロリド、
ジメチルシリレンビス（２，４，４−トリメチル−４，５，６，７−テトラヒドロインデニル）ジルコニウムジクロリド、
ジメチルシリレンビス（２−メチルインデニル）ジルコニウムジクロリド、
ジメチルシリレンビス（２，４−ジメチルインデニル）ジルコニウムジクロリド、
ジメチルシリレンビス（２−メチル−４−フェニル−インデニル）ジルコニウムジクロリド、
ジメチルシリレンビス（２−メチル−４，５−ベンゾインデニル）ジルコニウムジクロリド、
ジメチルシリレンビス（２，４‐ジメチル‐ヘキサヒドロアズレニル）ジルコニウムジクロリド
ジメチルシリレンビス（２，４‐ジメチル‐４，５，６，７‐テトラヒドロインデニル）ジルコニウムジクロリド
ジメチルシリレン（２−メチル−４−フェニル−インデニル）（２−フェニル−４−フェニル−インデニル）ジルコニウムジクロライド、
ジメチルシリレン（２−メチル−４−フェニル−インデニル）（２−イソプロピル−４−フェニル−インデニル）ジルコニウムジクロライド、
ジメチルシリレン（２−メチル−４−（パラ−ｔ−ブチル−フェニル）−インデニル）（２−イソプロピル−４−（パラ−ｔ−ブチル−フェニル）−インデニル）ジルコニウムジクロライド、等や、
公開特許平８−５９７２４号公報、公開特許平１０−２３１３１４号公報、公開特許２００３−１０５０２９号公報、公開特許２００４−３５２７０７号公報、等、既出文献に記載のあるもののうち、上記一般式（６）、一般式（８）に属するケイ素架橋ビス（置換または無置換インデニル）ジルコニウム化合物、ケイ素架橋ビス（置換または無置換アズレニル）ジルコニウム化合物、ケイ素架橋（置換または無置換インデニル）（置換または無置換アズレニル）ジルコニウム化合物、
【０１６４】
ジメチルシリレンビス（２−（２−フリル）−インデニル）ジルコニウムジクロリド、
ジメチルシリレンビス（２−（２−チエニル）−インデニル）ジルコニウムジクロリド、
ジメチルシリレンビス（２−（２−フリル）−４，５，６，７−テトラヒドロインデニル）ジルコニウムジクロリド、
ジメチルシリレンビス（２−（２−フリル）−４−フェニル−インデニル）ジルコニウムジクロリド、
ジメチルシリレンビス（２−（２−フリル）−４−フェニル−インデニル）ジルコニウムジメチル、
ジメチルシリレンビス（２−（２−チエニル）−４−フェニル−インデニル）ジルコニウムジクロリド、
ジメチルシリレンビス（２−（３−フリル）−４−フェニル−インデニル）ジルコニウムジクロリド、
ジメチルシリレンビス（２−（３−メチル−２−フリル）−インデニル）ジルコニウムジクロリド、
ジメチルシリレンビス（２−（３−メチル−２−フリル））−４−フェニル−インデニル）ジルコニウムジクロリド、
ジメチルシリレンビス（２−（２−フリル）−４−（４−イソプロピルフェニル）−インデニル）ジルコニウムジクロリド、
ジメチルシリレンビス（２−（２−フリル）−４，７−ジフェニル−インデニル）ジルコニウムジクロリド、
ジメチルシリレンビス（２−（２−フリル）−４−フェニル−７−メチル−インデニル）ジルコニウムジクロリド、
ジメチルシリレンビス（２−（２−フリル）−４−クロロ−インデニル）ジルコニウムジクロリド、
ジメチルシリレンビス（２−（２−フリル）−４−フェニル−インデニル）ジルコニウムジクロリド、
ジメチルシリレンビス（２−（２−フリル）−４−メトキシ−インデニル）ジルコニウムジクロリド、
ジメチルシリレンビス（２，４−ジ（２−フリル）−インデニル）ジルコニウムジクロリド、
ジメチルシリレンビス（２−（２−フリル）−４−（２−チエニル）−インデニル）ジルコニウムジクロリド、
ジメチルシリレンビス（２−（２−フリル）−４−（２−ベンゾフリル）−インデニル）ジルコニウムジクロリド、
ジメチルシリレンビス（２−（２−フリル）−ベンゾインデニル）ジルコニウムジクロリド、
ジメチルシリレンビス（２−（２−フリル）−５，９−ジエチル−ベンゾインデニル）ジルコニウムジクロリド、
ジメチルシリレンビス（２−（２−フリル）−アズレニル）ジルコニウムジクロリド、
ジメチルシリレンビス（２−（４，５−ジメチル−２−フリル））−アズレニル）ジルコニウムジクロリド、
ジメチルシリレンビス（２−（５−トリメチルシリル−２−フリル））−アズレニル）ジルコニウムジクロリド、
ジメチルシリレンビス（２−（２−フリル）−４−フェニル−アズレニル）ジルコニウムジクロリド、
ジメチルシリレン（２−メチル−４−フェニル−インデニル）（２−（２−（５−メチル）−フリル）−４−フェニル−インデニル）ジルコニウムジクロライド
ジメチルシリレン（２−メチル−４−フェニル−インデニル）（２−（２−（５−メチル）−フリル）−４−フェニル−インデニル）ジルコニウムジクロライド
ジメチルシリレン（２−メチル−４−（１−ナフチル）インデニル）（２−（２−（５−メチルフリル））−４−（１−ナフチル）インデニル）ジルコニウムジクロライド
ジメチルシリレン（２−メチル−４−フェニルインデニル）（２−（２−（５−メチルチエニル））−４−フェニルインデニル）ジルコニウムジクロライド、等や、
公表特許２００２−５３５３３９号公報、公開特許２００４−３５２７０７号公報、等、既出文献に記載のあるもののうち、上記一般式（６）、一般式（８）に属する含酸素炭化水素基、含硫黄炭化水素基、炭化水素基置換シリル基等で置換されたインデニル環やアズレニル環を有する、ケイ素架橋ビス（置換または無置換インデニル）、ケイ素架橋ビス（置換または無置換アズレニル）、ケイ素架橋（置換または無置換インデニル）（置換または無置換アズレニル）のジルコニウム化合物や、
【０１６５】
イソプロピリデン（４−メチル−シクロペンタジエニル）（３−メチル−インデニル）ジルコニウムジクロリド、
イソプロピリデン（４−ｔブチル−シクロペンタジエニル）（３−メチル−インデニル）ジルコニウムジクロリド、
イソプロピリデン（４−ｔブチル−シクロペンタジエニル）（３−ｔブチル−インデニル）ジルコニウムジクロリド、
ジメチルシリレン（４−メチル−シクロペンタジエニル）（３−メチル−インデニル）ジルコニウムジクロリド、
ジメチルシリレン（４−ｔブチル−シクロペンタジエニル）（３−メチル−インデニル）ジルコニウムジクロリド、
ジメチルシリレン（４−ｔブチル−シクロペンタジエニル）（３−ｔブチル−インデニル）ジルコニウムジクロリド、
イソプロピリデン（４−メチル−シクロペンタジエニル）（３−メチル−インデニル）ジルコニウムジメチル、
イソプロピリデン（４−ｔブチル−シクロペンタジエニル）（３−メチル−インデニル）ジルコニウムジメチル、
イソプロピリデン（４−ｔブチル−シクロペンタジエニル）（３−ｔブチル−インデニル）ジルコニウムジメチル、
イソプロピリデン（３−ｔ−ブチルシクロペンタジエニル）（２−メチルインデニル）ジルコニウムジクロライド
ジメチルシランジイル（２−メチル−４−フェニル−１−インデニル）（２，３，５−トリメチル−１−シクロペンタジエニル）ジルコニウムジクロリド、
ジメチルシリレン（２−メチル−ベンゾ［ｅ］インデニル）（シクロペンタジエニル）ジルコニウムジクロリド、
ジメチルシリレン（２−メチル−ベンゾ［ｅ］インデニル）（２−メチルシクロペンタジエニル）ジルコニウムジクロリド、
ジメチルシリレン（２，３，４，５−テトラメチルシクロペンタジエニル）（２−メチル−４−フェニル−４Ｈ−１−アズレニル）ジルコニウムジクロリド
ジメチルシリレン（２，３，４，５−テトラメチルシクロペンタジエニル）（２−メチル−４−フェニル−５，６，７，８−テトラヒドロ−４Ｈ−１−アズレニル）ジルコニウムジクロリド
【０１６６】
ジメチルシリレン（２，３，４，５−テトラメチルシクロペンタジエニル）（２，４−ジメチル−４Ｈ−１−アズレニル）ジルコニウムジクロリド
ジメチルシリレン（２，３，４，５−テトラメチルシクロペンタジエニル）（２，４−ジメチル−５，６，７，８−テトラヒドロ−４Ｈ−１−アズレニル）ジルコニウムジクロリド
ジメチルシリレン（２，３，４，５−テトラメチルシクロペンタジエニル）（２−エチル−４−フェニル−４Ｈ−１−アズレニル）ジルコニウムジクロリド
ジメチルシリレン（２，３，４，５−テトラメチルシクロペンタジエニル）（２−エチル−４−メチル−４Ｈ−１−アズレニル）ジルコニウムジクロリド
ジメチルシリレン（３−メチルシクロペンタジエニル）（２−（５−メチル−２−フリル）インデニル）ジルコニウムジクロリド、
ジメチルシリレン（３−エチルシクロペンタジエニル）（２−（５−メチル−２−フリル）インデニル）ジルコニウムジクロリド、
ジメチルシリレン（３−フェニルシクロペンタジエニル）（２−（５−メチル−２−フリル）インデニル）ジルコニウムジクロリド、
ジメチルシリレン（３−ｔ−ブチルシクロペンタジエニル）（２−（５−メチル−２−フリル）インデニル）ジルコニウムジクロリド、
ジメチルシリレン（３−（トリメチルシリル）シクロペンタジエニル）（２−（５−メチル−２−フリル）インデニル）ジルコニウムジクロリド、
ジメチルシリレン（２，４−ジメチルシクロペンタジエニル）（２−（５−メチル−２−フリル）インデニル）ジルコニウムジクロリド、
ジメチルシリレン（２−メチル−４−フェニルシクロペンタジエニル）（２−（５−メチル−２−フリル）インデニル）ジルコニウムジクロリド、
ジメチルシリレン（２−メチル−４−（２−ナフチル）シクロペンタジエニル）（２−（５−メチル−２−フリル）インデニル）ジルコニウムジクロリド、
ジメチルシリレン（２−メチル−４−ｔ−ブチルシクロペンタジエニル）（２−（５−メチル−２−フリル）インデニル）ジルコニウムジクロリド、
ジメチルシリレン（２−メチル−４−トリメチルシリルシクロペンタジエニル）（２−（５−メチル−２−フリル）インデニル）ジルコニウムジクロリド、
ジメチルシリレン（２−エチル−４−ｉ−プロピルシクロペンタジエニル）（２−（５−メチル−２−フリル）インデニル）ジルコニウムジクロリド、
ジメチルシリレン（２，３，５−トリメチルシクロペンタジエニル）（２−（５−メチル−２−フリル）インデニル）ジルコニウムジクロリド、
ジメチルシリレン（２，５−ジメチル−３−ｔ−ブチルシクロペンタジエニル）（２−（５−メチル−２−フリル）インデニル）ジルコニウムジクロリド、
ジメチルシリレン（２，３，４，５−テトラメチルシクロペンタジエニル）（２−（５−メチル−２−フリル）インデニル）ジルコニウムジクロリド、
ジメチルシリレン（シクロペンタジエニル）（２−（５−メチル−２−フリル）−４−フェニルインデニル）ジルコニウムジクロリド、
ジメチルシリレン（３−メチルシクロペンタジエニル）（２−（５−メチル−２−フリル）−４−フェニルインデニル）ジルコニウムジクロリド、
ジメチルシリレン（３−エチルシクロペンタジエニル）（２−（５−メチル−２−フリル）−４−フェニルインデニル）ジルコニウムジクロリド、
【０１６７】
ジメチルシリレン（３−フェニルシクロペンタジエニル）（２−（５−メチル−２−フリル）−４−フェニルインデニル）ジルコニウムジクロリド、
ジメチルシリレン（３−ｔ−ブチルシクロペンタジエニル）（２−（５−メチル−２−フリル）−４−フェニルインデニル）ジルコニウムジクロリド、
ジメチルシリレン（３−（トリメチルシリル）シクロペンタジエニル）（２−（５−メチル−２−フリル）−４−フェニルインデニル）ジルコニウムジクロリド、
ジメチルシリレン（２，４−ジメチルシクロペンタジエニル）（２−（５−メチル−２−フリル）−４−フェニルインデニル）ジルコニウムジクロリド、
ジメチルシリレン（２−メチル−４−フェニルシクロペンタジエニル）（２−（５−メチル−２−フリル）−４−フェニルインデニル）ジルコニウムジクロリド、
ジメチルシリレン（２−メチル−４−（２−ナフチル）シクロペンタジエニル）（２−（５−メチル−２−フリル）−４−フェニルインデニル）ジルコニウムジクロリド、
ジメチルシリレン（２−メチル−４−ｔ−ブチルシクロペンタジエニル）（２−（５−メチル−２−フリル）−４−フェニルインデニル）ジルコニウムジクロリド、
ジメチルシリレン（２−メチル−４−トリメチルシリルシクロペンタジエニル）（２−（５−メチル−２−フリル）−４−フェニルインデニル）ジルコニウムジクロリド、
ジメチルシリレン（２−エチル−４−ｉ−プロピルシクロペンタジエニル）（２−（５−メチル−２−フリル）−４−フェニルインデニル）ジルコニウムジクロリド、
ジメチルシリレン（２，３，５−トリメチルシクロペンタジエニル）（２−（５−メチル−２−フリル）−４−フェニルインデニル）ジルコニウムジクロリド、
ジメチルシリレン（２，５−ジメチル−３−ｔ−ブチルシクロペンタジエニル）（２−（５−メチル−２−フリル）−４−フェニルインデニル）ジルコニウムジクロリド、
ジメチルシリレン（２，３，４，５−テトラメチルシクロペンタジエニル）（２−（５−メチル−２−フリル）−４−フェニルインデニル）ジルコニウムジクロリド、
ジメチルシリレン（シクロペンタジエニル）（２−（４，５−ジメチル−２−フリル）−４−フェニルインデニル）ジルコニウムジクロリド、
ジメチルシリレン（３−メチルシクロペンタジエニル）（２−（４，５−ジメチル−２−フリル）−４−フェニルインデニル）ジルコニウムジクロリド、
ジメチルシリレン（３−フェニルシクロペンタジエニル）（２−（４，５−ジメチル−２−フリル）−４−フェニルインデニル）ジルコニウムジクロリド、
ジメチルシリレン（３−ｔ−ブチルシクロペンタジエニル）（２−（４，５−ジメチル−２−フリル）−４−フェニルインデニル）ジルコニウムジクロリド、
ジメチルシリレン（３−（トリメチルシリル）シクロペンタジエニル）（２−（４，５−ジメチル−２−フリル）−４−フェニルインデニル）ジルコニウムジクロリド、
ジメチルシリレン（２，４−ジメチルシクロペンタジエニル）（２−（４，５−ジメチル−２−フリル）−４−フェニルインデニル）ジルコニウムジクロリド、
ジメチルシリレン（２−メチル−４−フェニルシクロペンタジエニル）（２−（４，５−ジメチル−２−フリル）−４−フェニルインデニル）ジルコニウムジクロリド、
ジメチルシリレン（２−メチル−４−ｔ−ブチルシクロペンタジエニル）（２−（４，５−ジメチル−２−フリル）−４−フェニルインデニル）ジルコニウムジクロリド、
ジメチルシリレン（２，３，５−トリメチルシクロペンタジエニル）（２−（４，５−ジメチル−２−フリル）−４−フェニルインデニル）ジルコニウムジクロリド、
ジメチルシリレン（２，３，４，５−テトラメチルシクロペンタジエニル）（２−（４，５−ジメチル−２−フリル）−４−フェニルインデニル）ジルコニウムジクロリド、
ジメチルシリレン（シクロペンタジエニル）（２−（５−ｔ−ブチル−２−フリル）−４−フェニルインデニル）ジルコニウムジクロリド、
ジメチルシリレン（３−メチルシクロペンタジエニル）（２−（５−ｔ−ブチル−２−フリル）−４−フェニルインデニル）ジルコニウムジクロリド、
【０１６８】
ジメチルシリレン（３−フェニルシクロペンタジエニル）（２−（５−ｔ−ブチル−２−フリル）−４−フェニルインデニル）ジルコニウムジクロリド、
ジメチルシリレン（３−ｔ−ブチルシクロペンタジエニル）（２−（５−ｔ−ブチル−２−フリル）−４−フェニルインデニル）ジルコニウムジクロリド、
ジメチルシリレン（３−（トリメチルシリル）シクロペンタジエニル）（２−（５−ｔ−ブチル−２−フリル）−４−フェニルインデニル）ジルコニウムジクロリド、
ジメチルシリレン（２，４−ジメチルシクロペンタジエニル）（２−（５−ｔ−ブチル−２−フリル）−４−フェニルインデニル）ジルコニウムジクロリド、
ジメチルシリレン（２−メチル−４−フェニルシクロペンタジエニル）（２−（５−ｔ−ブチル−２−フリル）−４−フェニルインデニル）ジルコニウムジクロリド、
ジメチルシリレン（２−メチル−４−ｔ−ブチルシクロペンタジエニル）（２−（５−ｔ−ブチル−２−フリル）−４−フェニルインデニル）ジルコニウムジクロリド、
ジメチルシリレン（２，３，５−トリメチルシクロペンタジエニル）（２−（５−ｔ−ブチル−２−フリル）−４−フェニルインデニル）ジルコニウムジクロリド、
ジメチルシリレン（２，３，４，５−テトラメチルシクロペンタジエニル）（２−（５−ｔ−ブチル−２−フリル）−４−フェニルインデニル）ジルコニウムジクロリド、
ジメチルシリレン（シクロペンタジエニル）（２−（５−フェニル−２−フリル）−４−フェニルインデニル）ジルコニウムジクロリド、
ジメチルシリレン（３−メチルシクロペンタジエニル）（２−（５−フェニル−２−フリル）−４−フェニルインデニル）ジルコニウムジクロリド、
ジメチルシリレン（３−フェニルシクロペンタジエニル）（２−（５−フェニル−２−フリル）−４−フェニルインデニル）ジルコニウムジクロリド、
ジメチルシリレン（３−ｔ−ブチルシクロペンタジエニル）（２−（５−フェニル−２−フリル）−４−フェニルインデニル）ジルコニウムジクロリド、
ジメチルシリレン（３−（トリメチルシリル）シクロペンタジエニル）（２−（５−フェニル−２−フリル）−４−フェニルインデニル）ジルコニウムジクロリド、
ジメチルシリレン（２，４−ジメチルシクロペンタジエニル）（２−（５−フェニル−２−フリル）−４−フェニルインデニル）ジルコニウムジクロリド、
ジメチルシリレン（２−メチル−４−フェニルシクロペンタジエニル）（２−（５−フェニル−２−フリル）−４−フェニルインデニル）ジルコニウムジクロリド、
ジメチルシリレン（２−メチル−４−ｔ−ブチルシクロペンタジエニル）（２−（５−フェニル−２−フリル）−４−フェニルインデニル）ジルコニウムジクロリド、
ジメチルシリレン（２，３，５−トリメチルシクロペンタジエニル）（２−（５−フェニル−２−フリル）−４−フェニルインデニル）ジルコニウムジクロリド、
ジメチルシリレン（２，３，４，５−テトラメチルシクロペンタジエニル）（２−（５−フェニル−２−フリル）−４−フェニルインデニル）ジルコニウムジクロリド、
ジメチルシリレン（シクロペンタジエニル）（２−（４，５−ベンゾ−２−フリル）−４−フェニルインデニル）ジルコニウムジクロリド、
ジメチルシリレン（３−メチルシクロペンタジエニル）（２−（４，５−ベンゾ−２−フリル）−４−フェニルインデニル）ジルコニウムジクロリド、
ジメチルシリレン（３−フェニルシクロペンタジエニル）（２−（４，５−ベンゾ−２−フリル）−４−フェニルインデニル）ジルコニウムジクロリド、
ジメチルシリレン（３−ｔ−ブチルシクロペンタジエニル）（２−（４，５−ベンゾ−２−フリル）−４−フェニルインデニル）ジルコニウムジクロリド、
ジメチルシリレン（３−（トリメチルシリル）シクロペンタジエニル）（２−（４，５−ベンゾ−２−フリル）−４−フェニルインデニル）ジルコニウムジクロリド、
ジメチルシリレン（２，４−ジメチルシクロペンタジエニル）（２−（４，５−ベンゾ−２−フリル）−４−フェニルインデニル）ジルコニウムジクロリド、
ジメチルシリレン（２−メチル−４−フェニルシクロペンタジエニル）（２−（４，５−ベンゾ−２−フリル）−４−フェニルインデニル）ジルコニウムジクロリド、
【０１６９】
ジメチルシリレン（２−メチル−４−ｔ−ブチルシクロペンタジエニル）（２−（４，５−ベンゾ−２−フリル）−４−フェニルインデニル）ジルコニウムジクロリド、
ジメチルシリレン（２，３，５−トリメチルシクロペンタジエニル）（２−（４，５−ベンゾ−２−フリル）−４−フェニルインデニル）ジルコニウムジクロリド、
ジメチルシリレン（２，３，４，５−テトラメチルシクロペンタジエニル）（２−（４，５−ベンゾ−２−フリル）−４−フェニルインデニル）ジルコニウムジクロリド、
ジメチルシリレン（シクロペンタジエニル）（２−（５−メチル−２−フリル）−４−（４−ｔ−ブチルフェニル）インデニル）ジルコニウムジクロリド、
ジメチルシリレン（３−メチルシクロペンタジエニル）（２−（５−メチル−２−フリル）−４−（４−ｔ−ブチルフェニル）インデニル）ジルコニウムジクロリド、
ジメチルシリレン（３−フェニルシクロペンタジエニル）（２−（５−メチル−２−フリル）−４−（４−ｔ−ブチルフェニル）インデニル）ジルコニウムジクロリド、
ジメチルシリレン（３−ｔ−ブチルシクロペンタジエニル）（２−（５−メチル−２−フリル）−４−（４−ｔ−ブチルフェニル）インデニル）ジルコニウムジクロリド、
ジメチルシリレン（３−（トリメチルシリル）シクロペンタジエニル）（２−（５−メチル−２−フリル）−４−（４−ｔ−ブチルフェニル）インデニル）ジルコニウムジクロリド、
ジメチルシリレン（２，４−ジメチルシクロペンタジエニル）（２−（５−メチル−２−フリル）−４−（４−ｔ−ブチルフェニル）インデニル）ジルコニウムジクロリド、
ジメチルシリレン（２−メチル−４−フェニルシクロペンタジエニル）（２−（５−メチル−２−フリル）−４−（４−ｔ−ブチルフェニル）インデニル）ジルコニウムジクロリド、
ジメチルシリレン（２−メチル−４−ｔ−ブチルシクロペンタジエニル）（２−（５−メチル−２−フリル）−４−（４−ｔ−ブチルフェニル）インデニル）ジルコニウムジクロリド、
ジメチルシリレン（２，３，５−トリメチルシクロペンタジエニル）（２−（５−メチル−２−フリル）−４−（４−ｔ−ブチルフェニル）インデニル）ジルコニウムジクロリド、
ジメチルシリレン（２，３，４，５−テトラメチルシクロペンタジエニル）（２−（５−メチル−２−フリル）−４−（４−ｔ−ブチルフェニル）インデニル）ジルコニウムジクロリド、
ジメチルシリレン（シクロペンタジエニル）（２−（５−メチル−２−フリル）−４−（４−ｉ−プロピルフェニル）インデニル）ジルコニウムジクロリド、
ジメチルシリレン（３−メチルシクロペンタジエニル）（２−（５−メチル−２−フリル）−４−（４−ｉ−プロピルフェニル）インデニル）ジルコニウムジクロリド、
ジメチルシリレン（３−フェニルシクロペンタジエニル）（２−（５−メチル−２−フリル）−４−（４−ｉ−プロピルフェニル）インデニル）ジルコニウムジクロリド、
ジメチルシリレン（３−ｔ−ブチルシクロペンタジエニル）（２−（５−メチル−２−フリル）−４−（４−ｉ−プロピルフェニル）インデニル）ジルコニウムジクロリド、
ジメチルシリレン（３−（トリメチルシリル）シクロペンタジエニル）（２−（５−メチル−２−フリル）−４−（４−ｉ−プロピルフェニル）インデニル）ジルコニウムジクロリド、
【０１７０】
ジメチルシリレン（２，４−ジメチルシクロペンタジエニル）（２−（５−メチル−２−フリル）−４−（４−ｉ−プロピルフェニル）インデニル）ジルコニウムジクロリド、
ジメチルシリレン（２−メチル−４−フェニルシクロペンタジエニル）（２−（５−メチル−２−フリル）−４−（４−ｉ−プロピルフェニル）インデニル）ジルコニウムジクロリド、
ジメチルシリレン（２−メチル−４−ｔ−ブチルシクロペンタジエニル）（２−（５−メチル−２−フリル）−４−（４−ｉ−プロピルフェニル）インデニル）ジルコニウムジクロリド、
ジメチルシリレン（２，３，５−トリメチルシクロペンタジエニル）（２−（５−メチル−２−フリル）−４−（４−ｉ−プロピルフェニル）インデニル）ジルコニウムジクロリド、
ジメチルシリレン（２，３，４，５−テトラメチルシクロペンタジエニル）（２−（５−メチル−２−フリル）−４−（４−ｉ−プロピルフェニル）インデニル）ジルコニウムジクロリド、
ジメチルシリレン（シクロペンタジエニル）（２−（５−メチル−２−フリル）−４−（４−クロロフェニル）インデニル）ジルコニウムジクロリド、
ジメチルシリレン（３−メチルシクロペンタジエニル）（２−（５−メチル−２−フリル）−４−（４−クロロフェニル）インデニル）ジルコニウムジクロリド、
ジメチルシリレン（３−フェニルシクロペンタジエニル）（２−（５−メチル−２−フリル）−４−（４−クロロフェニル）インデニル）ジルコニウムジクロリド、
ジメチルシリレン（３−ｔ−ブチルシクロペンタジエニル）（２−（５−メチル−２−フリル）−４−（４−クロロフェニル）インデニル）ジルコニウムジクロリド、
ジメチルシリレン（３−（トリメチルシリル）シクロペンタジエニル）（２−（５−メチル−２−フリル）−４−（４−クロロフェニル）インデニル）ジルコニウムジクロリド、
ジメチルシリレン（２，４−ジメチルシクロペンタジエニル）（２−（５−メチル−２−フリル）−４−（４−クロロフェニル）インデニル）ジルコニウムジクロリド、
ジメチルシリレン（２−メチル−４−フェニルシクロペンタジエニル）（２−（５−メチル−２−フリル）−４−（４−クロロフェニル）インデニル）ジルコニウムジクロリド、
ジメチルシリレン（２−メチル−４−ｔ−ブチルシクロペンタジエニル）（２−（５−メチル−２−フリル）−４−（４−クロロフェニル）インデニル）ジルコニウムジクロリド、
ジメチルシリレン（２，３，５−トリメチルシクロペンタジエニル）（２−（５−メチル−２−フリル）−４−（４−クロロフェニル）インデニル）ジルコニウムジクロリド、
ジメチルシリレン（２，３，４，５−テトラメチルシクロペンタジエニル）（２−（５−メチル−２−フリル）−４−（４−クロロフェニル）インデニル）ジルコニウムジクロリド、
【０１７１】
ジメチルシリレン（シクロペンタジエニル）（２−（５−メチル−２−フリル）−４−（３，５−ジ−ｔ−ブチルフェニル）インデニル）ジルコニウムジクロリド、
ジメチルシリレン（３−メチルシクロペンタジエニル）（２−（５−メチル−２−フリル）−４−（３，５−ジ−ｔ−ブチルフェニル）インデニル）ジルコニウムジクロリド、
ジメチルシリレン（３−フェニルシクロペンタジエニル）（２−（５−メチル−２−フリル）−４−（３，５−ジ−ｔ−ブチルフェニル）インデニル）ジルコニウムジクロリド、
ジメチルシリレン（３−ｔ−ブチルシクロペンタジエニル）（２−（５−メチル−２−フリル）−４−（３，５−ジ−ｔ−ブチルフェニル）インデニル）ジルコニウムジクロリド、
ジメチルシリレン（３−（トリメチルシリル）シクロペンタジエニル）（２−（５−メチル−２−フリル）−４−（３，５−ジ−ｔ−ブチルフェニル）インデニル）ジルコニウムジクロリド、
ジメチルシリレン（２，４−ジメチルシクロペンタジエニル）（２−（５−メチル−２−フリル）−４−（３，５−ジ−ｔ−ブチルフェニル）インデニル）ジルコニウムジクロリド、
ジメチルシリレン（２−メチル−４−フェニルシクロペンタジエニル）（２−（５−メチル−２−フリル）−４−（３，５−ジ−ｔ−ブチルフェニル）インデニル）ジルコニウムジクロリド、
ジメチルシリレン（２−メチル−４−ｔ−ブチルシクロペンタジエニル）（２−（５−メチル−２−フリル）−４−（３，５−ジ−ｔ−ブチルフェニル）インデニル）ジルコニウムジクロリド、
ジメチルシリレン（２，３，５−トリメチルシクロペンタジエニル）（２−（５−メチル−２−フリル）−４−（３，５−ジ−ｔ−ブチルフェニル）インデニル）ジルコニウムジクロリド、
ジメチルシリレン（２，３，４，５−テトラメチルシクロペンタジエニル）（２−（５−メチル−２−フリル）−４−（３，５−ジ−ｔ−ブチルフェニル）インデニル）ジルコニウムジクロリド、
【０１７２】
ジメチルシリレン（シクロペンタジエニル）（２−（５−メチル−２−フリル）−４−（２−メチルフェニル）インデニル）ジルコニウムジクロリド、
ジメチルシリレン（３−メチルシクロペンタジエニル）（２−（５−メチル−２−フリル）−４−（２−メチルフェニル）インデニル）ジルコニウムジクロリド、
ジメチルシリレン（３−フェニルシクロペンタジエニル）（２−（５−メチル−２−フリル）−４−（２−メチルフェニル）インデニル）ジルコニウムジクロリド、
ジメチルシリレン（３−ｔ−ブチルシクロペンタジエニル）（２−（５−メチル−２−フリル）−４−（２−メチルフェニル）インデニル）ジルコニウムジクロリド、
ジメチルシリレン（３−（トリメチルシリル）シクロペンタジエニル）（２−（５−メチル−２−フリル）−４−（２−メチルフェニル）インデニル）ジルコニウムジクロリド、
ジメチルシリレン（２，４−ジメチルシクロペンタジエニル）（２−（５−メチル−２−フリル）−４−（２−メチルフェニル）インデニル）ジルコニウムジクロリド、
ジメチルシリレン（２−メチル−４−フェニルシクロペンタジエニル）（２−（５−メチル−２−フリル）−４−（２−メチルフェニル）インデニル）ジルコニウムジクロリド、
ジメチルシリレン（２−メチル−４−ｔ−ブチルシクロペンタジエニル）（２−（５−メチル−２−フリル）−４−（２−メチルフェニル）インデニル）ジルコニウムジクロリド、
ジメチルシリレン（２，３，５−トリメチルシクロペンタジエニル）（２−（５−メチル−２−フリル）−４−（２−メチルフェニル）インデニル）ジルコニウムジクロリド、
ジメチルシリレン（２，３，４，５−テトラメチルシクロペンタジエニル）（２−（５−メチル−２−フリル）−４−（２−メチルフェニル）インデニル）ジルコニウムジクロリド、
ジメチルシリレン（シクロペンタジエニル）（２−（５−メチル−２−フリル）−３−メチル−４−フェニルインデニル）ジルコニウムジクロリド、
ジメチルシリレン（３−メチルシクロペンタジエニル）（２−（５−メチル−２−フリル）−３−メチル−４−フェニルインデニル）ジルコニウムジクロリド、
ジメチルシリレン（３−ｔ−ブチルシクロペンタジエニル）（２−（５−メチル−２−フリル）−３−メチル−４−フェニルインデニル）ジルコニウムジクロリド、
ジメチルシリレン（２，４−ジメチルシクロペンタジエニル）（２−（５−メチル−２−フリル）−３−メチル−４−フェニルインデニル）ジルコニウムジクロリド、
ジメチルシリレン（２−メチル−４−フェニルシクロペンタジエニル）（２−（５−メチル−２−フリル）−３−メチル−４−フェニルインデニル）ジルコニウムジクロリド、
ジメチルシリレン（２−メチル−４−ｔ−ブチルシクロペンタジエニル）（２−（５−メチル−２−フリル）−３−メチル−４−フェニルインデニル）ジルコニウムジクロリド、
ジメチルシリレン（２，３，５−トリメチルシクロペンタジエニル）（２−（５−メチル−２−フリル）−３−メチル−４−フェニルインデニル）ジルコニウムジクロリド、
ジメチルシリレン（２，３，４，５−テトラメチルシクロペンタジエニル）（２−（５−メチル−２−フリル）−３−メチル−４−フェニルインデニル）ジルコニウムジクロリド、
ジメチルシリレン（シクロペンタジエニル）（２−（５−メチル−２−フリル）−３−ｎ−ブチル−４−フェニルインデニル）ジルコニウムジクロリド、
ジメチルシリレン（３−メチルシクロペンタジエニル）（２−（５−メチル−２−フリル）−３−ｎ−ブチル−４−フェニルインデニル）ジルコニウムジクロリド、
ジメチルシリレン（３−ｔ−ブチルシクロペンタジエニル）（２−（５−メチル−２−フリル）−３−ｎ−ブチル−４−フェニルインデニル）ジルコニウムジクロリド、
ジメチルシリレン（２，４−ジメチルシクロペンタジエニル）（２−（５−メチル−２−フリル）−３−ｎ−ブチル−４−フェニルインデニル）ジルコニウムジクロリド、
ジメチルシリレン（２−メチル−４−フェニルシクロペンタジエニル）（２−（５−メチル−２−フリル）−３−ｎ−ブチル−４−フェニルインデニル）ジルコニウムジクロリド、
ジメチルシリレン（２−メチル−４−ｔ−ブチルシクロペンタジエニル）（２−（５−メチル−２−フリル）−３−ｎ−ブチル−４−フェニルインデニル）ジルコニウムジクロリド、
【０１７３】
ジメチルシリレン（２，３，５−トリメチルシクロペンタジエニル）（２−（５−メチル−２−フリル）−３−ｎ−ブチル−４−フェニルインデニル）ジルコニウムジクロリド、
ジメチルシリレン（２，３，４，５−テトラメチルシクロペンタジエニル）（２−（５−メチル−２−フリル）−３−ｎ−ブチル−４−フェニルインデニル）ジルコニウムジクロリド、
ジメチルシリレン（シクロペンタジエニル）（２−（５−メチル−２−フリル）−３−ｓ−ブチル−４−フェニルインデニル）ジルコニウムジクロリド、
ジメチルシリレン（３−メチルシクロペンタジエニル）（２−（５−メチル−２−フリル）−３−ｓ−ブチル−４−フェニルインデニル）ジルコニウムジクロリド、
ジメチルシリレン（３−ｔ−ブチルシクロペンタジエニル）（２−（５−メチル−２−フリル）−３−ｓ−ブチル−４−フェニルインデニル）ジルコニウムジクロリド、
ジメチルシリレン（２，４−ジメチルシクロペンタジエニル）（２−（５−メチル−２−フリル）−３−ｓ−ブチル−４−フェニルインデニル）ジルコニウムジクロリド、
ジメチルシリレン（２−メチル−４−フェニルシクロペンタジエニル）（２−（５−メチル−２−フリル）−３−ｓ−ブチル−４−フェニルインデニル）ジルコニウムジクロリド、
ジメチルシリレン（２−メチル−４−ｔ−ブチルシクロペンタジエニル）（２−（５−メチル−２−フリル）−３−ｓ−ブチル−４−フェニルインデニル）ジルコニウムジクロリド、
ジメチルシリレン（２，３，５−トリメチルシクロペンタジエニル）（２−（５−メチル−２−フリル）−３−ｓ−ブチル−４−フェニルインデニル）ジルコニウムジクロリド、
ジメチルシリレン（２，３，４，５−テトラメチルシクロペンタジエニル）（２−（５−メチル−２−フリル）−３−ｓ−ブチル−４−フェニルインデニル）ジルコニウムジクロリド、等や、
公開特許平６−８７９２２号公報、公開特許平８−９２３０８号公報、公開特許平９−８７３１４号公報、公開特許平７−２２４０７９号公報、公開特許２００５−３３６０９２号公報、等、既出文献に記載のあるもののうち、上記一般式（７）、一般式（９）に属するジルコニウム化合物であって、架橋基で結合されたシクロペンタジエニル環および副環を有するシクロペンタジエニル環上の、上記含酸素炭化水素基等であってもよい置換基の合計が２個以上のもの、
等があげられる。
【０１７４】
また、上記に例示した具体的化合物の中にあって、必須成分（Ａ−２）であるメタロセン化合物として、成形性に優れる点で好ましいものとしては、
ジメチルシリレン（２，３−ジメチルシクロペンタジエニル）（２−メチルシクロペンタジエニル）ジルコニウムジクロリド、
ジメチルシリレン（２，３−ジメチルシクロペンタジエニル）（３−メチルシクロペンタジエニル）ジルコニウムジクロリド、
ジメチルシリレン（２，３−ジメチルシクロペンタジエニル）（４−メチルシクロペンタジエニル）ジルコニウムジクロリド、
ジメチルシリレン（２，３−ジメチルシクロペンタジエニル）（５−メチルシクロペンタジエニル）ジルコニウムジクロリド、
ジメチルシリレン（２，３−ジメチルシクロペンタジエニル）（２−エチルシクロペンタジエニル）ジルコニウムジクロリド、
ジメチルシリレン（２，３−ジメチルシクロペンタジエニル）（３−エチルシクロペンタジエニル）ジルコニウムジクロリド、
ジメチルシリレン（２，３−ジメチルシクロペンタジエニル）（２−イソプロピルシクロペンタジエニル）ジルコニウムジクロリド、
ジメチルシリレン（２，３−ジメチルシクロペンタジエニル）（３−イソプロピルシクロペンタジエニル）ジルコニウムジクロリド、
ジメチルシリレン（２，３−ジメチルシクロペンタジエニル）（２−ｎ−ブチルシクロペンタジエニル）ジルコニウムジクロリド、
ジメチルシリレン（２，３−ジメチルシクロペンタジエニル）（３−ｔ−ブチルシクロペンタジエニル）ジルコニウムジクロリド、
ジメチルシリレン（２，３−ジメチルシクロペンタジエニル）（３−フェニルシクロペンタジエニル）ジルコニウムジクロリド、
ジメチルシリレン（２，４，５−トリメチルシクロペンタジエニル）（２−メチルシクロペンタジエニル）ジルコニウムジクロリド、
ジメチルシリレン（２−エチル−４，５−ジメチルシクロペンタジエニル）（３−ｔ−ブチルシクロペンタジエニル）ジルコニウムジクロリド、
ジメチルシリレン（２，３，４，５−テトラメチルシクロペンタジエニル）（２−メチルシクロペンタジエニル）ジルコニウムジクロリド、
ジメチルシリレンビス（２，３−ジメチルシクロペンタジエニル）ジルコニウムジクロリド、
ジメチルシリレンビス（２，３−ジメチルシクロペンタジエニル）ジルコニウムジブロマイド、
ジメチルシリレンビス（２，３−ジメチルシクロペンタジエニル）ジルコニウムジメチル、
ジメチルシリレンビス（２，３−ジメチルシクロペンタジエニル）ジルコニウムジフェニル、
ジメチルシリレンビス（２，４，５−トリメチルシクロペンタジエニル）ジルコニウムジクロリド、
ジメチルシリレンビス（２−エチル−４，５−ジメチルシクロペンタジエニル）ジルコニウムジクロリド、
ジメチルシリレンビス（２−エチル−４−ブチル−５−メチルシクロペンタジエニル）ジルコニウムジクロリド、
ジメチルシリレンビス（２，３，４−トリメチルシクロペンタジエニル）ジルコニウムジクロリド、
ジメチルシリレンビス（２−エチル−３，５−ジメチルシクロペンタジエニル）ジルコニウムジクロリド、
ジメチルシリレンビス（２，３，４，５−テトラメチルシクロペンタジエニル）ジルコニウムジクロリド、
ジメチルシランジイルビス（２，３，５−トリメチル−１−シクロペンタジエニル）ジルコニウムジクロリド、
二塩化｛トリメチルシリルシクロペンタジエニル｝−２−インデニル−ジメチルシリルジルコニウム、
【０１７５】
二塩化１−インデニル−２−インデニル−ジメチルシリルジルコニウム等や、
公開特許平２−７６８８７号公報、同平３−１２４０６号公報、同平３−１２４０７号公報、同平３−１２４０７号公報、同平１１−３１５０８９号公報、同２００９−１４３９０１号公報、公表特許２００５−５０７９６１号公報、等、既出文献に記載のあるもののうち、上記一般式（２）に属し、かつ、少なくとも一方のシクロペンタジエニル環の２位がアルキル基で置換されており、かつ、少なくとももう一方のシクロペンタジエニル環の任意の位置がアルキル基で置換されている架橋ビス（アルキル置換シクロペンタジエニル）構造を有するジルコニウム化合物、
ジメチルシリレンビス（３−（２−フリル）−２，５−ジメチルシクロペンタジエニル）ジルコニウムジクロリド、
ジメチルシリレンビス（２−（２−フリル）−３，５−ジメチルシクロペンタジエニル）ジルコニウムジクロリド、
ジメチルシリレンビス（２−（２−フリル）−４，５−ジメチルシクロペンタジエニル）ジルコニウムジクロリド、
ジメチルシリレンビス（３−（２−チエニル）−２，５−ジメチルシクロペンタジエニル）ジルコニウムジクロリド、
ジメチルシリレンビス（２−（２−チエニル）−４，５−ジメチルシクロペンタジエニル）ジルコニウムジクロリド、
ジメチルシリレンビス（２−（５−メチル−２−フリル）−４，５−ジメチルシクロペンタジエニル）ジルコニウムジクロリド、
ジメチルシリレンビス（２−（５−ｔ−ブチル−２−フリル）−４，５−ジメチルシクロペンタジエニル）ジルコニウムジクロリド、
ジメチルシリレンビス（２−（５−トリメチルシリル−２−フリル）−４，５−ジメチルシクロペンタジエニル）ジルコニウムジクロリド、
ジメチルシリレンビス（２−（４，５−ジメチル−２−フリル）−４，５−ジメチルシクロペンタジエニル）ジルコニウムジクロリド、
ジメチルシリレンビス（２−（２−ベンゾフリル）−４，５−ジメチルシクロペンタジエニル）ジルコニウムジクロリド、
イソプロピリデンビス（２−（２−フリル）−３−メチルシクロペンタジエニル）ジルコニウムジクロリド、
イソプロピリデンビス（２−（２−フリル）−３，５−ジメチルシクロペンタジエニル）ジルコニウムジクロリド、
イソプロピリデンビス（２−（２−フリル）−４−エチル−５−メチルシクロペンタジエニル）ジルコニウムジクロリド、
イソプロピリデンビス（２−（２−フリル）−４−イソプロピル−５−メチルシクロペンタジエニル）ジルコニウムジクロリド、
イソプロピリデンビス（２−（２−フリル）−４−ｔ−ブチル−５−メチルシクロペンタジエニル）ジルコニウムジクロリド、
イソプロピリデンビス（２−（２−フリル）−４−フェニル−５−メチルシクロペンタジエニル）ジルコニウムジクロリド、
等の上記一般式（２）に属する公表特許２００２−５３５３３９号公報等に記載された含酸素炭化水素基、含硫黄炭化水素基、炭化水素基置換シリル基等で置換されたシクロペンタジエニル環を有するジルコニウム化合物のうち、少なくとも一方のシクロペンタジエニル環の２位が上記含酸素炭化水素基等またはアルキル基で置換されており、かつ、少なくとももう一方のシクロペンタジエニル環の任意の位置が上記含酸素炭化水素基等またはアルキル基で置換されている架橋ビス（置換シクロペンタジエニル）構造を有するジルコニウム化合物、
【０１７６】
ジメチルシリレンビス（インデニル）ジルコニウムジクロリド、
ジメチルシリレンビス（インデニル）ジルコニウムジメチル、
ジメチルシリレンビス（インデニル）ジルコニウムジフェニル、
イソプロピリデンビス（インデニル）ジルコニウムジクロリド、
ジメチルシリレンビス（４，５，６，７−テトラヒドロインデニル）ジルコニウムジクロリド、
フェニルメチルシリレンビス（４，５，６，７−テトラヒドロインデニル）ジルコニウムジクロリド、
ジメチルシリレンビス（２，４，４−トリメチル−４，５，６，７−テトラヒドロインデニル）ジルコニウムジクロリド、
ジメチルシリレンビス（２−メチルインデニル）ジルコニウムジクロリド、
ジメチルシリレンビス（２，４−ジメチルインデニル）ジルコニウムジクロリド、
ジメチルシリレンビス（２−メチル−４−フェニル−インデニル）ジルコニウムジクロリド、
ジメチルシリレンビス（２−メチル−４，５−ベンゾインデニル）ジルコニウムジクロリド、
ジメチルシリレンビス（２，４‐ジメチル‐ヘキサヒドロアズレニル）ジルコニウムジクロリド
ジメチルシリレンビス（２，４‐ジメチル‐４，５，６，７‐テトラヒドロインデニル）ジルコニウムジクロリド
イソプロピリデンビス［２−メチル−４−（４−ビフェニリル）−４Ｈ−アズレニル］ジルコニウムジクロリド、
ジメチルシリレン（２−メチル−４−フェニル−インデニル）（２−フェニル−４−フェニル−インデニル）ジルコニウムジクロライド、
ジメチルシリレン（２−メチル−４−フェニル−インデニル）（２−イソプロピル−４−フェニル−インデニル）ジルコニウムジクロライド、
ジメチルシリレン（２−メチル−４−（パラ−ｔ−ブチル−フェニル）−インデニル）（２−イソプロピル−４−（パラ−ｔ−ブチル−フェニル）−インデニル）ジルコニウムジクロライド、等や、
公開特許平８−５９７２４号公報、公開特許平１０−２３１３１４号公報、公開特許２００３−１０５０２９号公報、公開特許２００４−３５２７０７号公報、等、既出文献に記載のあるもののうち、上記一般式（６）、一般式（８）に属するケイ素架橋または炭素架橋ビス（置換または無置換インデニル）ジルコニウム化合物、ケイ素架橋または炭素架橋ビス（置換または無置換アズレニル）ジルコニウム化合物、ケイ素架橋または炭素架橋架橋（置換または無置換インデニル）（置換または無置換アズレニル）ジルコニウム化合物、
【０１７７】
ジメチルシリレンビス（２−（２−フリル）−インデニル）ジルコニウムジクロリド、
ジメチルシリレンビス（２−（２−チエニル）−インデニル）ジルコニウムジクロリド、
メチレンビス（２−（２−フリル）−インデニル）ジルコニウムジクロリド、
イソプロピリデンビス（２−（２−フリル）−インデニル）ジルコニウムジクロリド、
ジメチルシリレンビス（２−（２−フリル）−４，５，６，７−テトラヒドロインデニル）ジルコニウムジクロリド、
イソプロピリデンビス（２−（２−フリル）−７−メチル−インデニル）ジルコニウムジクロリド、
イソプロピリデンビス（２−（２−フリル）−４−メチル−インデニル）ジルコニウムジクロリド、
イソプロピリデンビス（２−（２−フリル）−３−メチル−インデニル）ジルコニウムジクロリド、
イソプロピリデンビス（２−（２−フリル）−３，７−ジメチル−インデニル）ジルコニウムジクロリド、
イソプロピリデンビス（２−（２−フリル）−４−クロロ−インデニル）ジルコニウムジクロリド、
イソプロピリデンビス（２−（２−フリル）−４−フェニル−インデニル）ジルコニウムジクロリド、
イソプロピリデンビス（２−（２−フリル）−４−メトキシ−インデニル）ジルコニウムジクロリド、
イソプロピリデンビス（２−（２−フリル）−４−フェノキシ−インデニル）ジルコニウムジクロリド、
イソプロピリデンビス（２−（２−フリル）−４−トリメチルシリル−インデニル）ジルコニウムジクロリド、
ジメチルシリレンビス（２−（２−フリル）−４−フェニル−インデニル）ジルコニウムジクロリド、
ジメチルシリレンビス（２−（２−フリル）−４−フェニル−インデニル）ジルコニウムジメチル、
ジメチルシリレンビス（２−（２−チエニル）−４−フェニル−インデニル）ジルコニウムジクロリド、
ジメチルシリレンビス（２−（３−フリル）−４−フェニル−インデニル）ジルコニウムジクロリド、
ジメチルシリレンビス（２−（３−メチル−２−フリル）−インデニル）ジルコニウムジクロリド、
【０１７８】
ジメチルシリレンビス（２−（３−メチル−２−フリル））−４−フェニル−インデニル）ジルコニウムジクロリド、
ジメチルシリレンビス（２−（２−フリル）−４−（４−イソプロピルフェニル）−インデニル）ジルコニウムジクロリド、
ジメチルシリレンビス（２−（２−フリル）−４，７−ジフェニル−インデニル）ジルコニウムジクロリド、
ジメチルシリレンビス（２−（２−フリル）−４−フェニル−７−メチル−インデニル）ジルコニウムジクロリド、
ジメチルシリレンビス（２−（２−フリル）−４−クロロ−インデニル）ジルコニウムジクロリド、
ジメチルシリレンビス（２−（２−フリル）−４−フェニル−インデニル）ジルコニウムジクロリド、
ジメチルシリレンビス（２−（２−フリル）−４−メトキシ−インデニル）ジルコニウムジクロリド、
ジメチルシリレンビス（２，４−ジ（２−フリル）−インデニル）ジルコニウムジクロリド、
ジメチルシリレンビス（２−（２−フリル）−４−（２−チエニル）−インデニル）ジルコニウムジクロリド、
ジメチルシリレンビス（２−（２−フリル）−４−（２−ベンゾフリル）−インデニル）ジルコニウムジクロリド、
ジメチルシリレンビス（２−（２−フリル）−ベンゾインデニル）ジルコニウムジクロリド、
ジメチルシリレンビス（２−（２−フリル）−５，９−ジエチル−ベンゾインデニル）ジルコニウムジクロリド、
ジメチルシリレンビス（２−（２−フリル）−アズレニル）ジルコニウムジクロリド、
ジメチルシリレンビス（２−（４，５−ジメチル−２−フリル））−アズレニル）ジルコニウムジクロリド、
ジメチルシリレンビス（２−（５−トリメチルシリル−２−フリル））−アズレニル）ジルコニウムジクロリド、
ジメチルシリレンビス（２−（２−フリル）−４−フェニル−アズレニル）ジルコニウムジクロリド、
ジメチルシリレン（２−メチル−４−フェニル−インデニル）（２−（２−（５−メチル）−フリル）−４−フェニル−インデニル）ジルコニウムジクロライド
ジメチルシリレン（２−メチル−４−フェニル−インデニル）（２−（２−（５−メチル）−フリル）−４−フェニル−インデニル）ジルコニウムジクロライド
ジメチルシリレン（２−メチル−４−（１−ナフチル）インデニル）（２−（２−（５−メチルフリル））−４−（１−ナフチル）インデニル）ジルコニウムジクロライド
ジメチルシリレン（２−メチル−４−フェニルインデニル）（２−（２−（５−メチルチエニル））−４−フェニルインデニル）ジルコニウムジクロライド、等や、
公表特許２００２−５３５３３９号公報、公開特許２００４−３５２７０７号公報、等、既出文献に記載のあるもののうち、上記一般式（６）、一般式（８）に属する含酸素炭化水素基、含硫黄炭化水素基、炭化水素基置換シリル基等で置換されたインデニル環やアズレニル環を有し、かつそれらの環がケイ素架橋基または炭素架橋基によって架橋されているジルコニウム化合物、
【０１７９】
イソプロピリデン（４−メチル−シクロペンタジエニル）（３−メチル−インデニル）ジルコニウムジクロリド、
イソプロピリデン（４−ｔブチル−シクロペンタジエニル）（３−メチル−インデニル）ジルコニウムジクロリド、
イソプロピリデン（４−ｔブチル−シクロペンタジエニル）（３−ｔブチル−インデニル）ジルコニウムジクロリド、
ジメチルシリレン（４−メチル−シクロペンタジエニル）（３−メチル−インデニル）ジルコニウムジクロリド、
ジメチルシリレン（４−ｔブチル−シクロペンタジエニル）（３−メチル−インデニル）ジルコニウムジクロリド、
ジメチルシリレン（４−ｔブチル−シクロペンタジエニル）（３−ｔブチル−インデニル）ジルコニウムジクロリド、
イソプロピリデン（４−メチル−シクロペンタジエニル）（３−メチル−インデニル）ジルコニウムジメチル、
イソプロピリデン（４−ｔブチル−シクロペンタジエニル）（３−メチル−インデニル）ジルコニウムジメチル、
イソプロピリデン（４−ｔブチル−シクロペンタジエニル）（３−ｔブチル−インデニル）ジルコニウムジメチル、
イソプロピリデン（３−ｔ−ブチルシクロペンタジエニル）（２−メチルインデニル）ジルコニウムジクロライド
ジメチルシランジイル（２−メチル−４−フェニル−１−インデニル）（２，３，５−トリメチル−１−シクロペンタジエニル）ジルコニウムジクロリド、
ジメチルシリレン（２−メチル−ベンゾ［ｅ］インデニル）（シクロペンタジエニル）ジルコニウムジクロリド、
イソプロピリデン（２−メチルインデニル）（シクロペンタジエニル）ジルコニウムジクロリド、
ジメチルシリレン（２−メチル−ベンゾ［ｅ］インデニル）（２−メチルシクロペンタジエニル）ジルコニウムジクロリド、
ジメチルシリレン（２，３，４，５−テトラメチルシクロペンタジエニル）（２−メチル−４−フェニル−４Ｈ−１−アズレニル）ジルコニウムジクロリド
ジメチルシリレン（２，３，４，５−テトラメチルシクロペンタジエニル）（２−メチル−４−フェニル−５，６，７，８−テトラヒドロ−４Ｈ−１−アズレニル）ジルコニウムジクロリド
ジメチルシリレン（２，３，４，５−テトラメチルシクロペンタジエニル）（２，４−ジメチル−４Ｈ−１−アズレニル）ジルコニウムジクロリド
ジメチルシリレン（２，３，４，５−テトラメチルシクロペンタジエニル）（２，４−ジメチル−５，６，７，８−テトラヒドロ−４Ｈ−１−アズレニル）ジルコニウムジクロリド
【０１８０】
ジメチルシリレン（２，３，４，５−テトラメチルシクロペンタジエニル）（２−エチル−４−フェニル−４Ｈ−１−アズレニル）ジルコニウムジクロリド
ジメチルシリレン（２，３，４，５−テトラメチルシクロペンタジエニル）（２−エチル−４−メチル−４Ｈ−１−アズレニル）ジルコニウムジクロリド
ジメチルシリレン（シクロペンタジエニル）（２−（５−メチル−２−フリル）インデニル）ジルコニウムジクロリド、
ジメチルシリレン（３−メチルシクロペンタジエニル）（２−（５−メチル−２−フリル）インデニル）ジルコニウムジクロリド、
ジメチルシリレン（３−エチルシクロペンタジエニル）（２−（５−メチル−２−フリル）インデニル）ジルコニウムジクロリド、
ジメチルシリレン（３−フェニルシクロペンタジエニル）（２−（５−メチル−２−フリル）インデニル）ジルコニウムジクロリド、
ジメチルシリレン（３−ｔ−ブチルシクロペンタジエニル）（２−（５−メチル−２−フリル）インデニル）ジルコニウムジクロリド、
ジメチルシリレン（３−（トリメチルシリル）シクロペンタジエニル）（２−（５−メチル−２−フリル）インデニル）ジルコニウムジクロリド、
ジメチルシリレン（２，４−ジメチルシクロペンタジエニル）（２−（５−メチル−２−フリル）インデニル）ジルコニウムジクロリド、
ジメチルシリレン（２−メチル−４−フェニルシクロペンタジエニル）（２−（５−メチル−２−フリル）インデニル）ジルコニウムジクロリド、
ジメチルシリレン（２−メチル−４−（２−ナフチル）シクロペンタジエニル）（２−（５−メチル−２−フリル）インデニル）ジルコニウムジクロリド、
ジメチルシリレン（２−メチル−４−ｔ−ブチルシクロペンタジエニル）（２−（５−メチル−２−フリル）インデニル）ジルコニウムジクロリド、
ジメチルシリレン（２−メチル−４−トリメチルシリルシクロペンタジエニル）（２−（５−メチル−２−フリル）インデニル）ジルコニウムジクロリド、
ジメチルシリレン（２−エチル−４−ｉ−プロピルシクロペンタジエニル）（２−（５−メチル−２−フリル）インデニル）ジルコニウムジクロリド、
ジメチルシリレン（２，３，５−トリメチルシクロペンタジエニル）（２−（５−メチル−２−フリル）インデニル）ジルコニウムジクロリド、
ジメチルシリレン（２，５−ジメチル−３−ｔ−ブチルシクロペンタジエニル）（２−（５−メチル−２−フリル）インデニル）ジルコニウムジクロリド、
ジメチルシリレン（２，３，４，５−テトラメチルシクロペンタジエニル）（２−（５−メチル−２−フリル）インデニル）ジルコニウムジクロリド、
ジメチルシリレン（シクロペンタジエニル）（２−（５−メチル−２−フリル）−４−フェニルインデニル）ジルコニウムジクロリド、
ジメチルシリレン（３−メチルシクロペンタジエニル）（２−（５−メチル−２−フリル）−４−フェニルインデニル）ジルコニウムジクロリド、
ジメチルシリレン（３−エチルシクロペンタジエニル）（２−（５−メチル−２−フリル）−４−フェニルインデニル）ジルコニウムジクロリド、
ジメチルシリレン（３−フェニルシクロペンタジエニル）（２−（５−メチル−２−フリル）−４−フェニルインデニル）ジルコニウムジクロリド、
ジメチルシリレン（３−ｔ−ブチルシクロペンタジエニル）（２−（５−メチル−２−フリル）−４−フェニルインデニル）ジルコニウムジクロリド、
ジメチルシリレン（３−（トリメチルシリル）シクロペンタジエニル）（２−（５−メチル−２−フリル）−４−フェニルインデニル）ジルコニウムジクロリド、
ジメチルシリレン（２，４−ジメチルシクロペンタジエニル）（２−（５−メチル−２−フリル）−４−フェニルインデニル）ジルコニウムジクロリド、
ジメチルシリレン（２−メチル−４−フェニルシクロペンタジエニル）（２−（５−メチル−２−フリル）−４−フェニルインデニル）ジルコニウムジクロリド、
【０１８１】
ジメチルシリレン（２−メチル−４−（２−ナフチル）シクロペンタジエニル）（２−（５−メチル−２−フリル）−４−フェニルインデニル）ジルコニウムジクロリド、
ジメチルシリレン（２−メチル−４−ｔ−ブチルシクロペンタジエニル）（２−（５−メチル−２−フリル）−４−フェニルインデニル）ジルコニウムジクロリド、
ジメチルシリレン（２−メチル−４−トリメチシリルシクロペンタジエニル）（２−（５−メチル−２−フリル）−４−フェニルインデニル）ジルコニウムジクロリド、
ジメチルシリレン（２−エチル−４−ｉ−プロピルシクロペンタジエニル）（２−（５−メチル−２−フリル）−４−フェニルインデニル）ジルコニウムジクロリド、
ジメチルシリレン（２，３，５−トリメチルシクロペンタジエニル）（２−（５−メチル−２−フリル）−４−フェニルインデニル）ジルコニウムジクロリド、
ジメチルシリレン（２，５−ジメチル−３−ｔ−ブチルシクロペンタジエニル）（２−（５−メチル−２−フリル）−４−フェニルインデニル）ジルコニウムジクロリド、
ジメチルシリレン（２，３，４，５−テトラメチルシクロペンタジエニル）（２−（５−メチル−２−フリル）−４−フェニルインデニル）ジルコニウムジクロリド、
ジメチルシリレン（シクロペンタジエニル）（２−（４，５−ジメチル−２−フリル）−４−フェニルインデニル）ジルコニウムジクロリド、
ジメチルシリレン（３−メチルシクロペンタジエニル）（２−（４，５−ジメチル−２−フリル）−４−フェニルインデニル）ジルコニウムジクロリド、
ジメチルシリレン（３−フェニルシクロペンタジエニル）（２−（４，５−ジメチル−２−フリル）−４−フェニルインデニル）ジルコニウムジクロリド、
ジメチルシリレン（３−ｔ−ブチルシクロペンタジエニル）（２−（４，５−ジメチル−２−フリル）−４−フェニルインデニル）ジルコニウムジクロリド、
ジメチルシリレン（３−（トリメチルシリル）シクロペンタジエニル）（２−（４，５−ジメチル−２−フリル）−４−フェニルインデニル）ジルコニウムジクロリド、
ジメチルシリレン（２，４−ジメチルシクロペンタジエニル）（２−（４，５−ジメチル−２−フリル）−４−フェニルインデニル）ジルコニウムジクロリド、
ジメチルシリレン（２−メチル−４−フェニルシクロペンタジエニル）（２−（４，５−ジメチル−２−フリル）−４−フェニルインデニル）ジルコニウムジクロリド、
ジメチルシリレン（２−メチル−４−ｔ−ブチルシクロペンタジエニル）（２−（４，５−ジメチル−２−フリル）−４−フェニルインデニル）ジルコニウムジクロリド、
ジメチルシリレン（２，３，５−トリメチルシクロペンタジエニル）（２−（４，５−ジメチル−２−フリル）−４−フェニルインデニル）ジルコニウムジクロリド、
ジメチルシリレン（２，３，４，５−テトラメチルシクロペンタジエニル）（２−（４，５−ジメチル−２−フリル）−４−フェニルインデニル）ジルコニウムジクロリド、
ジメチルシリレン（シクロペンタジエニル）（２−（５−ｔ−ブチル−２−フリル）−４−フェニルインデニル）ジルコニウムジクロリド、
【０１８２】
ジメチルシリレン（３−メチルシクロペンタジエニル）（２−（５−ｔ−ブチル−２−フリル）−４−フェニルインデニル）ジルコニウムジクロリド、
ジメチルシリレン（３−フェニルシクロペンタジエニル）（２−（５−ｔ−ブチル−２−フリル）−４−フェニルインデニル）ジルコニウムジクロリド、
ジメチルシリレン（３−ｔ−ブチルシクロペンタジエニル）（２−（５−ｔ−ブチル−２−フリル）−４−フェニルインデニル）ジルコニウムジクロリド、
ジメチルシリレン（３−（トリメチルシリル）シクロペンタジエニル）（２−（５−ｔ−ブチル−２−フリル）−４−フェニルインデニル）ジルコニウムジクロリド、
ジメチルシリレン（２，４−ジメチルシクロペンタジエニル）（２−（５−ｔ−ブチル−２−フリル）−４−フェニルインデニル）ジルコニウムジクロリド、
ジメチルシリレン（２−メチル−４−フェニルシクロペンタジエニル）（２−（５−ｔ−ブチル−２−フリル）−４−フェニルインデニル）ジルコニウムジクロリド、
ジメチルシリレン（２−メチル−４−ｔ−ブチルシクロペンタジエニル）（２−（５−ｔ−ブチル−２−フリル）−４−フェニルインデニル）ジルコニウムジクロリド、
ジメチルシリレン（２，３，５−トリメチルシクロペンタジエニル）（２−（５−ｔ−ブチル−２−フリル）−４−フェニルインデニル）ジルコニウムジクロリド、
ジメチルシリレン（２，３，４，５−テトラメチルシクロペンタジエニル）（２−（５−ｔ−ブチル−２−フリル）−４−フェニルインデニル）ジルコニウムジクロリド、
ジメチルシリレン（シクロペンタジエニル）（２−（５−フェニル−２−フリル）−４−フェニルインデニル）ジルコニウムジクロリド、
【０１８３】
ジメチルシリレン（３−メチルシクロペンタジエニル）（２−（５−フェニル−２−フリル）−４−フェニルインデニル）ジルコニウムジクロリド、
ジメチルシリレン（３−フェニルシクロペンタジエニル）（２−（５−フェニル−２−フリル）−４−フェニルインデニル）ジルコニウムジクロリド、
ジメチルシリレン（３−ｔ−ブチルシクロペンタジエニル）（２−（５−フェニル−２−フリル）−４−フェニルインデニル）ジルコニウムジクロリド、
ジメチルシリレン（３−（トリメチルシリル）シクロペンタジエニル）（２−（５−フェニル−２−フリル）−４−フェニルインデニル）ジルコニウムジクロリド、
ジメチルシリレン（２，４−ジメチルシクロペンタジエニル）（２−（５−フェニル−２−フリル）−４−フェニルインデニル）ジルコニウムジクロリド、
ジメチルシリレン（２−メチル−４−フェニルシクロペンタジエニル）（２−（５−フェニル−２−フリル）−４−フェニルインデニル）ジルコニウムジクロリド、
ジメチルシリレン（２−メチル−４−ｔ−ブチルシクロペンタジエニル）（２−（５−フェニル−２−フリル）−４−フェニルインデニル）ジルコニウムジクロリド、
ジメチルシリレン（２，３，５−トリメチルシクロペンタジエニル）（２−（５−フェニル−２−フリル）−４−フェニルインデニル）ジルコニウムジクロリド、
ジメチルシリレン（２，３，４，５−テトラメチルシクロペンタジエニル）（２−（５−フェニル−２−フリル）−４−フェニルインデニル）ジルコニウムジクロリド、
ジメチルシリレン（シクロペンタジエニル）（２−（４，５−ベンゾ−２−フリル）−４−フェニルインデニル）ジルコニウムジクロリド、
ジメチルシリレン（３−メチルシクロペンタジエニル）（２−（４，５−ベンゾ−２−フリル）−４−フェニルインデニル）ジルコニウムジクロリド、
ジメチルシリレン（３−フェニルシクロペンタジエニル）（２−（４，５−ベンゾ−２−フリル）−４−フェニルインデニル）ジルコニウムジクロリド、
ジメチルシリレン（３−ｔ−ブチルシクロペンタジエニル）（２−（４，５−ベンゾ−２−フリル）−４−フェニルインデニル）ジルコニウムジクロリド、
ジメチルシリレン（３−（トリメチルシリル）シクロペンタジエニル）（２−（４，５−ベンゾ−２−フリル）−４−フェニルインデニル）ジルコニウムジクロリド、
ジメチルシリレン（２，４−ジメチルシクロペンタジエニル）（２−（４，５−ベンゾ−２−フリル）−４−フェニルインデニル）ジルコニウムジクロリド、
ジメチルシリレン（２−メチル−４−フェニルシクロペンタジエニル）（２−（４，５−ベンゾ−２−フリル）−４−フェニルインデニル）ジルコニウムジクロリド、
ジメチルシリレン（２−メチル−４−ｔ−ブチルシクロペンタジエニル）（２−（４，５−ベンゾ−２−フリル）−４−フェニルインデニル）ジルコニウムジクロリド、
ジメチルシリレン（２，３，５−トリメチルシクロペンタジエニル）（２−（４，５−ベンゾ−２−フリル）−４−フェニルインデニル）ジルコニウムジクロリド、
ジメチルシリレン（２，３，４，５−テトラメチルシクロペンタジエニル）（２−（４，５−ベンゾ−２−フリル）−４−フェニルインデニル）ジルコニウムジクロリド、
ジメチルシリレン（シクロペンタジエニル）（２−（５−メチル−２−フリル）−４−（４−ｔ−ブチルフェニル）インデニル）ジルコニウムジクロリド、
ジメチルシリレン（３−メチルシクロペンタジエニル）（２−（５−メチル−２−フリル）−４−（４−ｔ−ブチルフェニル）インデニル）ジルコニウムジクロリド、
ジメチルシリレン（３−フェニルシクロペンタジエニル）（２−（５−メチル−２−フリル）−４−（４−ｔ−ブチルフェニル）インデニル）ジルコニウムジクロリド、
ジメチルシリレン（３−ｔ−ブチルシクロペンタジエニル）（２−（５−メチル−２−フリル）−４−（４−ｔ−ブチルフェニル）インデニル）ジルコニウムジクロリド、
ジメチルシリレン（３−（トリメチルシリル）シクロペンタジエニル）（２−（５−メチル−２−フリル）−４−（４−ｔ−ブチルフェニル）インデニル）ジルコニウムジクロリド、
【０１８４】
ジメチルシリレン（２，４−ジメチルシクロペンタジエニル）（２−（５−メチル−２−フリル）−４−（４−ｔ−ブチルフェニル）インデニル）ジルコニウムジクロリド、
ジメチルシリレン（２−メチル−４−フェニルシクロペンタジエニル）（２−（５−メチル−２−フリル）−４−（４−ｔ−ブチルフェニル）インデニル）ジルコニウムジクロリド、
ジメチルシリレン（２−メチル−４−ｔ−ブチルシクロペンタジエニル）（２−（５−メチル−２−フリル）−４−（４−ｔ−ブチルフェニル）インデニル）ジルコニウムジクロリド、
ジメチルシリレン（２，３，５−トリメチルシクロペンタジエニル）（２−（５−メチル−２−フリル）−４−（４−ｔ−ブチルフェニル）インデニル）ジルコニウムジクロリド、
ジメチルシリレン（２，３，４，５−テトラメチルシクロペンタジエニル）（２−（５−メチル−２−フリル）−４−（４−ｔ−ブチルフェニル）インデニル）ジルコニウムジクロリド、
ジメチルシリレン（シクロペンタジエニル）（２−（５−メチル−２−フリル）−４−（４−ｉ−プロピルフェニル）インデニル）ジルコニウムジクロリド、
ジメチルシリレン（３−メチルシクロペンタジエニル）（２−（５−メチル−２−フリル）−４−（４−ｉ−プロピルフェニル）インデニル）ジルコニウムジクロリド、
ジメチルシリレン（３−フェニルシクロペンタジエニル）（２−（５−メチル−２−フリル）−４−（４−ｉ−プロピルフェニル）インデニル）ジルコニウムジクロリド、
ジメチルシリレン（３−ｔ−ブチルシクロペンタジエニル）（２−（５−メチル−２−フリル）−４−（４−ｉ−プロピルフェニル）インデニル）ジルコニウムジクロリド、
ジメチルシリレン（３−（トリメチルシリル）シクロペンタジエニル）（２−（５−メチル−２−フリル）−４−（４−ｉ−プロピルフェニル）インデニル）ジルコニウムジクロリド、
ジメチルシリレン（２，４−ジメチルシクロペンタジエニル）（２−（５−メチル−２−フリル）−４−（４−ｉ−プロピルフェニル）インデニル）ジルコニウムジクロリド、
ジメチルシリレン（２−メチル−４−フェニルシクロペンタジエニル）（２−（５−メチル−２−フリル）−４−（４−ｉ−プロピルフェニル）インデニル）ジルコニウムジクロリド、
ジメチルシリレン（２−メチル−４−ｔ−ブチルシクロペンタジエニル）（２−（５−メチル−２−フリル）−４−（４−ｉ−プロピルフェニル）インデニル）ジルコニウムジクロリド、
ジメチルシリレン（２，３，５−トリメチルシクロペンタジエニル）（２−（５−メチル−２−フリル）−４−（４−ｉ−プロピルフェニル）インデニル）ジルコニウムジクロリド、
ジメチルシリレン（２，３，４，５−テトラメチルシクロペンタジエニル）（２−（５−メチル−２−フリル）−４−（４−ｉ−プロピルフェニル）インデニル）ジルコニウムジクロリド、
ジメチルシリレン（シクロペンタジエニル）（２−（５−メチル−２−フリル）−４−（４−クロロフェニル）インデニル）ジルコニウムジクロリド、
【０１８５】
ジメチルシリレン（３−メチルシクロペンタジエニル）（２−（５−メチル−２−フリル）−４−（４−クロロフェニル）インデニル）ジルコニウムジクロリド、
ジメチルシリレン（３−フェニルシクロペンタジエニル）（２−（５−メチル−２−フリル）−４−（４−クロロフェニル）インデニル）ジルコニウムジクロリド、
ジメチルシリレン（３−ｔ−ブチルシクロペンタジエニル）（２−（５−メチル−２−フリル）−４−（４−クロロフェニル）インデニル）ジルコニウムジクロリド、
ジメチルシリレン（３−（トリメチルシリル）シクロペンタジエニル）（２−（５−メチル−２−フリル）−４−（４−クロロフェニル）インデニル）ジルコニウムジクロリド、
ジメチルシリレン（２，４−ジメチルシクロペンタジエニル）（２−（５−メチル−２−フリル）−４−（４−クロロフェニル）インデニル）ジルコニウムジクロリド、
ジメチルシリレン（２−メチル−４−フェニルシクロペンタジエニル）（２−（５−メチル−２−フリル）−４−（４−クロロフェニル）インデニル）ジルコニウムジクロリド、
ジメチルシリレン（２−メチル−４−ｔ−ブチルシクロペンタジエニル）（２−（５−メチル−２−フリル）−４−（４−クロロフェニル）インデニル）ジルコニウムジクロリド、
ジメチルシリレン（２，３，５−トリメチルシクロペンタジエニル）（２−（５−メチル−２−フリル）−４−（４−クロロフェニル）インデニル）ジルコニウムジクロリド、
ジメチルシリレン（２，３，４，５−テトラメチルシクロペンタジエニル）（２−（５−メチル−２−フリル）−４−（４−クロロフェニル）インデニル）ジルコニウムジクロリド、
【０１８６】
ジメチルシリレン（シクロペンタジエニル）（２−（５−メチル−２−フリル）−４−（３，５−ジ−ｔ−ブチルフェニル）インデニル）ジルコニウムジクロリド、
ジメチルシリレン（３−メチルシクロペンタジエニル）（２−（５−メチル−２−フリル）−４−（３，５−ジ−ｔ−ブチルフェニル）インデニル）ジルコニウムジクロリド、
ジメチルシリレン（３−フェニルシクロペンタジエニル）（２−（５−メチル−２−フリル）−４−（３，５−ジ−ｔ−ブチルフェニル）インデニル）ジルコニウムジクロリド、
ジメチルシリレン（３−ｔ−ブチルシクロペンタジエニル）（２−（５−メチル−２−フリル）−４−（３，５−ジ−ｔ−ブチルフェニル）インデニル）ジルコニウムジクロリド、
ジメチルシリレン（３−（トリメチルシリル）シクロペンタジエニル）（２−（５−メチル−２−フリル）−４−（３，５−ジ−ｔ−ブチルフェニル）インデニル）ジルコニウムジクロリド、
ジメチルシリレン（２，４−ジメチルシクロペンタジエニル）（２−（５−メチル−２−フリル）−４−（３，５−ジ−ｔ−ブチルフェニル）インデニル）ジルコニウムジクロリド、
ジメチルシリレン（２−メチル−４−フェニルシクロペンタジエニル）（２−（５−メチル−２−フリル）−４−（３，５−ジ−ｔ−ブチルフェニル）インデニル）ジルコニウムジクロリド、
ジメチルシリレン（２−メチル−４−ｔ−ブチルシクロペンタジエニル）（２−（５−メチル−２−フリル）−４−（３，５−ジ−ｔ−ブチルフェニル）インデニル）ジルコニウムジクロリド、
ジメチルシリレン（２，３，５−トリメチルシクロペンタジエニル）（２−（５−メチル−２−フリル）−４−（３，５−ジ−ｔ−ブチルフェニル）インデニル）ジルコニウムジクロリド、
ジメチルシリレン（２，３，４，５−テトラメチルシクロペンタジエニル）（２−（５−メチル−２−フリル）−４−（３，５−ジ−ｔ−ブチルフェニル）インデニル）ジルコニウムジクロリド、
ジメチルシリレン（シクロペンタジエニル）（２−（５−メチル−２−フリル）−４−（２−メチルフェニル）インデニル）ジルコニウムジクロリド、
ジメチルシリレン（３−メチルシクロペンタジエニル）（２−（５−メチル−２−フリル）−４−（２−メチルフェニル）インデニル）ジルコニウムジクロリド、
ジメチルシリレン（３−フェニルシクロペンタジエニル）（２−（５−メチル−２−フリル）−４−（２−メチルフェニル）インデニル）ジルコニウムジクロリド、
ジメチルシリレン（３−ｔ−ブチルシクロペンタジエニル）（２−（５−メチル−２−フリル）−４−（２−メチルフェニル）インデニル）ジルコニウムジクロリド、
【０１８７】
ジメチルシリレン（３−（トリメチルシリル）シクロペンタジエニル）（２−（５−メチル−２−フリル）−４−（２−メチルフェニル）インデニル）ジルコニウムジクロリド、
ジメチルシリレン（２，４−ジメチルシクロペンタジエニル）（２−（５−メチル−２−フリル）−４−（２−メチルフェニル）インデニル）ジルコニウムジクロリド、
ジメチルシリレン（２−メチル−４−フェニルシクロペンタジエニル）（２−（５−メチル−２−フリル）−４−（２−メチルフェニル）インデニル）ジルコニウムジクロリド、
ジメチルシリレン（２−メチル−４−ｔ−ブチルシクロペンタジエニル）（２−（５−メチル−２−フリル）−４−（２−メチルフェニル）インデニル）ジルコニウムジクロリド、
ジメチルシリレン（２，３，５−トリメチルシクロペンタジエニル）（２−（５−メチル−２−フリル）−４−（２−メチルフェニル）インデニル）ジルコニウムジクロリド、
ジメチルシリレン（２，３，４，５−テトラメチルシクロペンタジエニル）（２−（５−メチル−２−フリル）−４−（２−メチルフェニル）インデニル）ジルコニウムジクロリド、
ジメチルシリレン（シクロペンタジエニル）（２−（５−メチル−２−フリル）−３−メチル−４−フェニルインデニル）ジルコニウムジクロリド、
ジメチルシリレン（３−メチルシクロペンタジエニル）（２−（５−メチル−２−フリル）−３−メチル−４−フェニルインデニル）ジルコニウムジクロリド、
ジメチルシリレン（３−ｔ−ブチルシクロペンタジエニル）（２−（５−メチル−２−フリル）−３−メチル−４−フェニルインデニル）ジルコニウムジクロリド、
ジメチルシリレン（２，４−ジメチルシクロペンタジエニル）（２−（５−メチル−２−フリル）−３−メチル−４−フェニルインデニル）ジルコニウムジクロリド、
ジメチルシリレン（２−メチル−４−フェニルシクロペンタジエニル）（２−（５−メチル−２−フリル）−３−メチル−４−フェニルインデニル）ジルコニウムジクロリド、
ジメチルシリレン（２−メチル−４−ｔ−ブチルシクロペンタジエニル）（２−（５−メチル−２−フリル）−３−メチル−４−フェニルインデニル）ジルコニウムジクロリド、
ジメチルシリレン（２，３，５−トリメチルシクロペンタジエニル）（２−（５−メチル−２−フリル）−３−メチル−４−フェニルインデニル）ジルコニウムジクロリド、
ジメチルシリレン（２，３，４，５−テトラメチルシクロペンタジエニル）（２−（５−メチル−２−フリル）−３−メチル−４−フェニルインデニル）ジルコニウムジクロリド、
ジメチルシリレン（シクロペンタジエニル）（２−（５−メチル−２−フリル）−３−ｎ−ブチル−４−フェニルインデニル）ジルコニウムジクロリド、
ジメチルシリレン（３−メチルシクロペンタジエニル）（２−（５−メチル−２−フリル）−３−ｎ−ブチル−４−フェニルインデニル）ジルコニウムジクロリド、
ジメチルシリレン（３−ｔ−ブチルシクロペンタジエニル）（２−（５−メチル−２−フリル）−３−ｎ−ブチル−４−フェニルインデニル）ジルコニウムジクロリド、
ジメチルシリレン（２，４−ジメチルシクロペンタジエニル）（２−（５−メチル−２−フリル）−３−ｎ−ブチル−４−フェニルインデニル）ジルコニウムジクロリド、
ジメチルシリレン（２−メチル−４−フェニルシクロペンタジエニル）（２−（５−メチル−２−フリル）−３−ｎ−ブチル−４−フェニルインデニル）ジルコニウムジクロリド、
ジメチルシリレン（２−メチル−４−ｔ−ブチルシクロペンタジエニル）（２−（５−メチル−２−フリル）−３−ｎ−ブチル−４−フェニルインデニル）ジルコニウムジクロリド、
【０１８８】
ジメチルシリレン（２，３，５−トリメチルシクロペンタジエニル）（２−（５−メチル−２−フリル）−３−ｎ−ブチル−４−フェニルインデニル）ジルコニウムジクロリド、
ジメチルシリレン（２，３，４，５−テトラメチルシクロペンタジエニル）（２−（５−メチル−２−フリル）−３−ｎ−ブチル−４−フェニルインデニル）ジルコニウムジクロリド、
ジメチルシリレン（シクロペンタジエニル）（２−（５−メチル−２−フリル）−３−ｓ−ブチル−４−フェニルインデニル）ジルコニウムジクロリド、
ジメチルシリレン（３−メチルシクロペンタジエニル）（２−（５−メチル−２−フリル）−３−ｓ−ブチル−４−フェニルインデニル）ジルコニウムジクロリド、
ジメチルシリレン（３−ｔ−ブチルシクロペンタジエニル）（２−（５−メチル−２−フリル）−３−ｓ−ブチル−４−フェニルインデニル）ジルコニウムジクロリド、
ジメチルシリレン（２，４−ジメチルシクロペンタジエニル）（２−（５−メチル−２−フリル）−３−ｓ−ブチル−４−フェニルインデニル）ジルコニウムジクロリド、
ジメチルシリレン（２−メチル−４−フェニルシクロペンタジエニル）（２−（５−メチル−２−フリル）−３−ｓ−ブチル−４−フェニルインデニル）ジルコニウムジクロリド、
ジメチルシリレン（２−メチル−４−ｔ−ブチルシクロペンタジエニル）（２−（５−メチル−２−フリル）−３−ｓ−ブチル−４−フェニルインデニル）ジルコニウムジクロリド、
ジメチルシリレン（２，３，５−トリメチルシクロペンタジエニル）（２−（５−メチル−２−フリル）−３−ｓ−ブチル−４−フェニルインデニル）ジルコニウムジクロリド、
ジメチルシリレン（２，３，４，５−テトラメチルシクロペンタジエニル）（２−（５−メチル−２−フリル）−３−ｓ−ブチル−４−フェニルインデニル）ジルコニウムジクロリド、等や、
公開特許平６−８７９２２号公報、公開特許平８−９２３０８号公報、公開特許平９−８７３１４号公報、公開特許平７−２２４０７９号公報、公開特許２００５−３３６０９２号公報、等、既出文献に記載のあるもののうち、上記一般式（７）、一般式（９）に属するジルコニウム化合物であって、架橋基で結合されたシクロペンタジエニル環および副環を有するシクロペンタジエニル環上に、各々上記含酸素炭化水素基等であってもよい置換基を少なくとも１個以上有するもの、あるいは、少なくとも該副環を有するシクロペンタジエニル環の２位が上記含酸素炭化水素基等またはアルキル基で置換されているもの、
等が挙げられ、
【０１８９】
これらの中でも、成形性に優れる点でより好ましいものとしては、
ジメチルシリレン（２，３−ジメチルシクロペンタジエニル）（２−メチルシクロペンタジエニル）ジルコニウムジクロリド、
ジメチルシリレン（２，３−ジメチルシクロペンタジエニル）（５−メチルシクロペンタジエニル）ジルコニウムジクロリド、
ジメチルシリレン（２，３−ジメチルシクロペンタジエニル）（２−エチルシクロペンタジエニル）ジルコニウムジクロリド、
ジメチルシリレン（２，３−ジメチルシクロペンタジエニル）（２−イソプロピルシクロペンタジエニル）ジルコニウムジクロリド、
ジメチルシリレン（２，３−ジメチルシクロペンタジエニル）（２−ｎ−ブチルシクロペンタジエニル）ジルコニウムジクロリド、
ジメチルシリレン（２，４，５−トリメチルシクロペンタジエニル）（２−メチルシクロペンタジエニル）ジルコニウムジクロリド、
ジメチルシリレン（２，３，４，５−テトラメチルシクロペンタジエニル）（２−メチルシクロペンタジエニル）ジルコニウムジクロリド、
ジメチルシリレンビス（２，３−ジメチルシクロペンタジエニル）ジルコニウムジクロリド、
ジメチルシリレンビス（２，３−ジメチルシクロペンタジエニル）ジルコニウムジブロマイド、
ジメチルシリレンビス（２，３−ジメチルシクロペンタジエニル）ジルコニウムジメチル、
ジメチルシリレンビス（２，３−ジメチルシクロペンタジエニル）ジルコニウムジフェニル、
ジメチルシリレンビス（２，４，５−トリメチルシクロペンタジエニル）ジルコニウムジクロリド、
ジメチルシリレンビス（２−エチル−４，５−ジメチルシクロペンタジエニル）ジルコニウムジクロリド、
ジメチルシリレンビス（２−エチル−４−ブチル−５−メチルシクロペンタジエニル）ジルコニウムジクロリド、
ジメチルシリレンビス（２，３，４−トリメチルシクロペンタジエニル）ジルコニウムジクロリド、
ジメチルシリレンビス（２−エチル−３，５−ジメチルシクロペンタジエニル）ジルコニウムジクロリド、
ジメチルシリレンビス（２，３，４，５−テトラメチルシクロペンタジエニル）ジルコニウムジクロリド、
ジメチルシランジイルビス（２，３，５−トリメチル−１−シクロペンタジエニル）ジルコニウムジクロリド等や、
【０１９０】
公開特許平２−７６８８７号公報、同平３−１２４０６号公報、同平３−１２４０７号公報、同平３−１２４０７号公報、同平１１−３１５０８９号公報、同２００９−１４３９０１号公報、公表特許２００５−５０７９６１号公報、等、既出文献に記載のあるもののうち、上記一般式（２）に属し、かつ、少なくとも一方のシクロペンタジエニル環の２位がアルキル基で置換されており、かつ、少なくとももう一方のシクロペンタジエニル環の２位または５位のアルキル基で置換されている架橋ビス（アルキル置換シクロペンタジエニル）構造を有するジルコニウム化合物、
ジメチルシリレンビス（３−（２−フリル）−２，５−ジメチルシクロペンタジエニル）ジルコニウムジクロリド、
ジメチルシリレンビス（２−（２−フリル）−３，５−ジメチルシクロペンタジエニル）ジルコニウムジクロリド、
ジメチルシリレンビス（２−（２−フリル）−４，５−ジメチルシクロペンタジエニル）ジルコニウムジクロリド、
ジメチルシリレンビス（３−（２−チエニル）−２，５−ジメチルシクロペンタジエニル）ジルコニウムジクロリド、
ジメチルシリレンビス（２−（２−チエニル）−４，５−ジメチルシクロペンタジエニル）ジルコニウムジクロリド、
ジメチルシリレンビス（２−（５−メチル−２−フリル）−４，５−ジメチルシクロペンタジエニル）ジルコニウムジクロリド、
ジメチルシリレンビス（２−（５−ｔ−ブチル−２−フリル）−４，５−ジメチルシクロペンタジエニル）ジルコニウムジクロリド、
ジメチルシリレンビス（２−（５−トリメチルシリル−２−フリル）−４，５−ジメチルシクロペンタジエニル）ジルコニウムジクロリド、
ジメチルシリレンビス（２−（４，５−ジメチル−２−フリル）−４，５−ジメチルシクロペンタジエニル）ジルコニウムジクロリド、
ジメチルシリレンビス（２−（２−ベンゾフリル）−４，５−ジメチルシクロペンタジエニル）ジルコニウムジクロリド、
イソプロピリデンビス（２−（２−フリル）−３−メチルシクロペンタジエニル）ジルコニウムジクロリド、
イソプロピリデンビス（２−（２−フリル）−３，５−ジメチルシクロペンタジエニル）ジルコニウムジクロリド、
イソプロピリデンビス（２−（２−フリル）−４−エチル−５−メチルシクロペンタジエニル）ジルコニウムジクロリド、
イソプロピリデンビス（２−（２−フリル）−４−イソプロピル−５−メチルシクロペンタジエニル）ジルコニウムジクロリド、
イソプロピリデンビス（２−（２−フリル）−４−ｔ−ブチル−５−メチルシクロペンタジエニル）ジルコニウムジクロリド、
イソプロピリデンビス（２−（２−フリル）−４−フェニル−５−メチルシクロペンタジエニル）ジルコニウムジクロリド、
等の上記一般式（２）に属する公表特許２００２−５３５３３９号公報等に記載された含酸素炭化水素基、含硫黄炭化水素基、炭化水素基置換シリル基等で置換されたシクロペンタジエニル環を有するジルコニウム化合物のうち、少なくとも一方のシクロペンタジエニル環の２位が上記含酸素炭化水素基等またはアルキル基で置換されており、かつ、少なくとももう一方のシクロペンタジエニル環の２位または５位が上記含酸素炭化水素基等またはアルキル基で置換されている架橋ビス（置換シクロペンタジエニル）構造を有するジルコニウム化合物、
【０１９１】
ジメチルシリレンビス（２，４，４−トリメチル−４，５，６，７−テトラヒドロインデニル）ジルコニウムジクロリド、
ジメチルシリレンビス（２−メチルインデニル）ジルコニウムジクロリド、
ジメチルシリレンビス（２，４−ジメチルインデニル）ジルコニウムジクロリド、
ジメチルシリレンビス（２−メチル−４−フェニル−インデニル）ジルコニウムジクロリド、
ジメチルシリレンビス（２−メチル−４，５−ベンゾインデニル）ジルコニウムジクロリド、
ジメチルシリレンビス（２，４‐ジメチル‐ヘキサヒドロアズレニル）ジルコニウムジクロリド
ジメチルシリレンビス（２，４‐ジメチル‐４，５，６，７‐テトラヒドロインデニル）ジルコニウムジクロリド
イソプロピリデンビス［２−メチル−４−（４−ビフェニリル）−４Ｈ−アズレニル］ジルコニウムジクロリド、
ジメチルシリレン（２−メチル−４−フェニル−インデニル）（２−フェニル−４−フェニル−インデニル）ジルコニウムジクロライド、
ジメチルシリレン（２−メチル−４−フェニル−インデニル）（２−イソプロピル−４−フェニル−インデニル）ジルコニウムジクロライド、
ジメチルシリレン（２−メチル−４−（パラ−ｔ−ブチル−フェニル）−インデニル）（２−イソプロピル−４−（パラ−ｔ−ブチル−フェニル）−インデニル）ジルコニウムジクロライド、等や、
公開特許平８−５９７２４号公報、公開特許平１０−２３１３１４号公報、公開特許２００３−１０５０２９号公報、公開特許２００４−３５２７０７号公報、等、既出文献に記載のあるもののうち、上記一般式（６）、一般式（８）に属するケイ素架橋または炭素架橋ビス（置換または無置換インデニル）ジルコニウム化合物、ケイ素架橋または炭素架橋ビス（置換または無置換アズレニル）ジルコニウム化合物、ケイ素架橋または炭素架橋架橋（置換または無置換インデニル）（置換または無置換アズレニル）ジルコニウム化合物であり、かつ、少なくとも一方のインデニル環またはアズレニル環の２位がアルキル基で置換されているもの、
【０１９２】
ジメチルシリレンビス（２−（２−フリル）−インデニル）ジルコニウムジクロリド、
ジメチルシリレンビス（２−（２−チエニル）−インデニル）ジルコニウムジクロリド、
メチレンビス（２−（２−フリル）−インデニル）ジルコニウムジクロリド、
イソプロピリデンビス（２−（２−フリル）−インデニル）ジルコニウムジクロリド、
ジメチルシリレンビス（２−（２−フリル）−４，５，６，７−テトラヒドロインデニル）ジルコニウムジクロリド、
イソプロピリデンビス（２−（２−フリル）−７−メチル−インデニル）ジルコニウムジクロリド、
イソプロピリデンビス（２−（２−フリル）−４−メチル−インデニル）ジルコニウムジクロリド、
イソプロピリデンビス（２−（２−フリル）−３−メチル−インデニル）ジルコニウムジクロリド、
イソプロピリデンビス（２−（２−フリル）−３，７−ジメチル−インデニル）ジルコニウムジクロリド、
イソプロピリデンビス（２−（２−フリル）−４−クロロ−インデニル）ジルコニウムジクロリド、
イソプロピリデンビス（２−（２−フリル）−４−フェニル−インデニル）ジルコニウムジクロリド、
イソプロピリデンビス（２−（２−フリル）−４−メトキシ−インデニル）ジルコニウムジクロリド、
イソプロピリデンビス（２−（２−フリル）−４−フェノキシ−インデニル）ジルコニウムジクロリド、
イソプロピリデンビス（２−（２−フリル）−４−トリメチルシリル−インデニル）ジルコニウムジクロリド、
ジメチルシリレンビス（２−（２−フリル）−４−フェニル−インデニル）ジルコニウムジクロリド、
ジメチルシリレンビス（２−（２−フリル）−４−フェニル−インデニル）ジルコニウムジメチル、
ジメチルシリレンビス（２−（２−チエニル）−４−フェニル−インデニル）ジルコニウムジクロリド、
ジメチルシリレンビス（２−（３−フリル）−４−フェニル−インデニル）ジルコニウムジクロリド、
ジメチルシリレンビス（２−（３−メチル−２−フリル）−インデニル）ジルコニウムジクロリド、
ジメチルシリレンビス（２−（３−メチル−２−フリル））−４−フェニル−インデニル）ジルコニウムジクロリド、
ジメチルシリレンビス（２−（２−フリル）−４−（４−イソプロピルフェニル）−インデニル）ジルコニウムジクロリド、
ジメチルシリレンビス（２−（２−フリル）−４，７−ジフェニル−インデニル）ジルコニウムジクロリド、
ジメチルシリレンビス（２−（２−フリル）−４−フェニル−７−メチル−インデニル）ジルコニウムジクロリド、
【０１９３】
ジメチルシリレンビス（２−（２−フリル）−４−クロロ−インデニル）ジルコニウムジクロリド、
ジメチルシリレンビス（２−（２−フリル）−４−フェニル−インデニル）ジルコニウムジクロリド、
ジメチルシリレンビス（２−（２−フリル）−４−メトキシ−インデニル）ジルコニウムジクロリド、
ジメチルシリレンビス（２，４−ジ（２−フリル）−インデニル）ジルコニウムジクロリド、
ジメチルシリレンビス（２−（２−フリル）−４−（２−チエニル）−インデニル）ジルコニウムジクロリド、
ジメチルシリレンビス（２−（２−フリル）−４−（２−ベンゾフリル）−インデニル）ジルコニウムジクロリド、
ジメチルシリレンビス（２−（２−フリル）−ベンゾインデニル）ジルコニウムジクロリド、
ジメチルシリレンビス（２−（２−フリル）−５，９−ジエチル−ベンゾインデニル）ジルコニウムジクロリド、
ジメチルシリレンビス（２−（２−フリル）−アズレニル）ジルコニウムジクロリド、
ジメチルシリレンビス（２−（４，５−ジメチル−２−フリル））−アズレニル）ジルコニウムジクロリド、
ジメチルシリレンビス（２−（５−トリメチルシリル−２−フリル））−アズレニル）ジルコニウムジクロリド、
ジメチルシリレンビス（２−（２−フリル）−４−フェニル−アズレニル）ジルコニウムジクロリド、
ジメチルシリレン（２−メチル−４−フェニル−インデニル）（２−（２−（５−メチル）−フリル）−４−フェニル−インデニル）ジルコニウムジクロライド
ジメチルシリレン（２−メチル−４−フェニル−インデニル）（２−（２−（５−メチル）−フリル）−４−フェニル−インデニル）ジルコニウムジクロライド
ジメチルシリレン（２−メチル−４−（１−ナフチル）インデニル）（２−（２−（５−メチルフリル））−４−（１−ナフチル）インデニル）ジルコニウムジクロライド
ジメチルシリレン（２−メチル−４−フェニルインデニル）（２−（２−（５−メチルチエニル））−４−フェニルインデニル）ジルコニウムジクロライド、等や、
公表特許２００２−５３５３３９号公報、公開特許２００４−３５２７０７号公報、等、既出文献に記載のあるもののうち、上記一般式（６）、一般式（８）に属する含酸素炭化水素基、含硫黄炭化水素基、炭化水素基置換シリル基等で２位の位置を置換されたインデニル環またはアズレニル環を有し、かつ、それらの環がケイ素架橋基または炭素架橋基によって架橋されているジルコニウム化合物、
【０１９４】
イソプロピリデン（３−ｔ−ブチルシクロペンタジエニル）（２−メチルインデニル）ジルコニウムジクロライド
ジメチルシランジイル（２−メチル−４−フェニル−１−インデニル）（２，３，５−トリメチル−１−シクロペンタジエニル）ジルコニウムジクロリド、
ジメチルシリレン（２−メチル−ベンゾ［ｅ］インデニル）（シクロペンタジエニル）ジルコニウムジクロリド、
イソプロピリデン（２−メチルインデニル）（シクロペンタジエニル）ジルコニウムジクロリド、
ジメチルシリレン（２−メチル−ベンゾ［ｅ］インデニル）（２−メチルシクロペンタジエニル）ジルコニウムジクロリド、
ジメチルシリレン（２，３，４，５−テトラメチルシクロペンタジエニル）（２−メチル−４−フェニル−４Ｈ−１−アズレニル）ジルコニウムジクロリド
ジメチルシリレン（２，３，４，５−テトラメチルシクロペンタジエニル）（２−メチル−４−フェニル−５，６，７，８−テトラヒドロ−４Ｈ−１−アズレニル）ジルコニウムジクロリド
ジメチルシリレン（２，３，４，５−テトラメチルシクロペンタジエニル）（２，４−ジメチル−４Ｈ−１−アズレニル）ジルコニウムジクロリド
ジメチルシリレン（２，３，４，５−テトラメチルシクロペンタジエニル）（２，４−ジメチル−５，６，７，８−テトラヒドロ−４Ｈ−１−アズレニル）ジルコニウムジクロリド
ジメチルシリレン（２，３，４，５−テトラメチルシクロペンタジエニル）（２−エチル−４−フェニル−４Ｈ−１−アズレニル）ジルコニウムジクロリド
ジメチルシリレン（２，３，４，５−テトラメチルシクロペンタジエニル）（２−エチル−４−メチル−４Ｈ−１−アズレニル）ジルコニウムジクロリド
ジメチルシリレン（シクロペンタジエニル）（２−（５−メチル−２−フリル）インデニル）ジルコニウムジクロリド、
ジメチルシリレン（３−メチルシクロペンタジエニル）（２−（５−メチル−２−フリル）インデニル）ジルコニウムジクロリド、
【０１９５】
ジメチルシリレン（３−エチルシクロペンタジエニル）（２−（５−メチル−２−フリル）インデニル）ジルコニウムジクロリド、
ジメチルシリレン（３−フェニルシクロペンタジエニル）（２−（５−メチル−２−フリル）インデニル）ジルコニウムジクロリド、
ジメチルシリレン（３−ｔ−ブチルシクロペンタジエニル）（２−（５−メチル−２−フリル）インデニル）ジルコニウムジクロリド、
ジメチルシリレン（３−（トリメチルシリル）シクロペンタジエニル）（２−（５−メチル−２−フリル）インデニル）ジルコニウムジクロリド、
ジメチルシリレン（２，４−ジメチルシクロペンタジエニル）（２−（５−メチル−２−フリル）インデニル）ジルコニウムジクロリド、
ジメチルシリレン（２−メチル−４−フェニルシクロペンタジエニル）（２−（５−メチル−２−フリル）インデニル）ジルコニウムジクロリド、
ジメチルシリレン（２−メチル−４−（２−ナフチル）シクロペンタジエニル）（２−（５−メチル−２−フリル）インデニル）ジルコニウムジクロリド、
ジメチルシリレン（２−メチル−４−ｔ−ブチルシクロペンタジエニル）（２−（５−メチル−２−フリル）インデニル）ジルコニウムジクロリド、
ジメチルシリレン（２−メチル−４−トリメチルシリルシクロペンタジエニル）（２−（５−メチル−２−フリル）インデニル）ジルコニウムジクロリド、
ジメチルシリレン（２−エチル−４−ｉ−プロピルシクロペンタジエニル）（２−（５−メチル−２−フリル）インデニル）ジルコニウムジクロリド、
ジメチルシリレン（２，３，５−トリメチルシクロペンタジエニル）（２−（５−メチル−２−フリル）インデニル）ジルコニウムジクロリド、
ジメチルシリレン（２，５−ジメチル−３−ｔ−ブチルシクロペンタジエニル）（２−（５−メチル−２−フリル）インデニル）ジルコニウムジクロリド、
ジメチルシリレン（２，３，４，５−テトラメチルシクロペンタジエニル）（２−（５−メチル−２−フリル）インデニル）ジルコニウムジクロリド、
ジメチルシリレン（シクロペンタジエニル）（２−（５−メチル−２−フリル）−４−フェニルインデニル）ジルコニウムジクロリド、
ジメチルシリレン（３−メチルシクロペンタジエニル）（２−（５−メチル−２−フリル）−４−フェニルインデニル）ジルコニウムジクロリド、
ジメチルシリレン（３−エチルシクロペンタジエニル）（２−（５−メチル−２−フリル）−４−フェニルインデニル）ジルコニウムジクロリド、
ジメチルシリレン（３−フェニルシクロペンタジエニル）（２−（５−メチル−２−フリル）−４−フェニルインデニル）ジルコニウムジクロリド、
ジメチルシリレン（３−ｔ−ブチルシクロペンタジエニル）（２−（５−メチル−２−フリル）−４−フェニルインデニル）ジルコニウムジクロリド、
ジメチルシリレン（３−（トリメチルシリル）シクロペンタジエニル）（２−（５−メチル−２−フリル）−４−フェニルインデニル）ジルコニウムジクロリド、
ジメチルシリレン（２，４−ジメチルシクロペンタジエニル）（２−（５−メチル−２−フリル）−４−フェニルインデニル）ジルコニウムジクロリド、
ジメチルシリレン（２−メチル−４−フェニルシクロペンタジエニル）（２−（５−メチル−２−フリル）−４−フェニルインデニル）ジルコニウムジクロリド、
ジメチルシリレン（２−メチル−４−（２−ナフチル）シクロペンタジエニル）（２−（５−メチル−２−フリル）−４−フェニルインデニル）ジルコニウムジクロリド、
ジメチルシリレン（２−メチル−４−ｔ−ブチルシクロペンタジエニル）（２−（５−メチル−２−フリル）−４−フェニルインデニル）ジルコニウムジクロリド、
ジメチルシリレン（２−メチル−４−トリメチシリルシクロペンタジエニル）（２−（５−メチル−２−フリル）−４−フェニルインデニル）ジルコニウムジクロリド、
ジメチルシリレン（２−エチル−４−ｉ−プロピルシクロペンタジエニル）（２−（５−メチル−２−フリル）−４−フェニルインデニル）ジルコニウムジクロリド、
ジメチルシリレン（２，３，５−トリメチルシクロペンタジエニル）（２−（５−メチル−２−フリル）−４−フェニルインデニル）ジルコニウムジクロリド、
ジメチルシリレン（２，５−ジメチル−３−ｔ−ブチルシクロペンタジエニル）（２−（５−メチル−２−フリル）−４−フェニルインデニル）ジルコニウムジクロリド、
ジメチルシリレン（２，３，４，５−テトラメチルシクロペンタジエニル）（２−（５−メチル−２−フリル）−４−フェニルインデニル）ジルコニウムジクロリド、
ジメチルシリレン（シクロペンタジエニル）（２−（４，５−ジメチル−２−フリル）−４−フェニルインデニル）ジルコニウムジクロリド、
【０１９６】
ジメチルシリレン（３−メチルシクロペンタジエニル）（２−（４，５−ジメチル−２−フリル）−４−フェニルインデニル）ジルコニウムジクロリド、
ジメチルシリレン（３−フェニルシクロペンタジエニル）（２−（４，５−ジメチル−２−フリル）−４−フェニルインデニル）ジルコニウムジクロリド、
ジメチルシリレン（３−ｔ−ブチルシクロペンタジエニル）（２−（４，５−ジメチル−２−フリル）−４−フェニルインデニル）ジルコニウムジクロリド、
ジメチルシリレン（３−（トリメチルシリル）シクロペンタジエニル）（２−（４，５−ジメチル−２−フリル）−４−フェニルインデニル）ジルコニウムジクロリド、
ジメチルシリレン（２，４−ジメチルシクロペンタジエニル）（２−（４，５−ジメチル−２−フリル）−４−フェニルインデニル）ジルコニウムジクロリド、
ジメチルシリレン（２−メチル−４−フェニルシクロペンタジエニル）（２−（４，５−ジメチル−２−フリル）−４−フェニルインデニル）ジルコニウムジクロリド、
ジメチルシリレン（２−メチル−４−ｔ−ブチルシクロペンタジエニル）（２−（４，５−ジメチル−２−フリル）−４−フェニルインデニル）ジルコニウムジクロリド、
ジメチルシリレン（２，３，５−トリメチルシクロペンタジエニル）（２−（４，５−ジメチル−２−フリル）−４−フェニルインデニル）ジルコニウムジクロリド、
ジメチルシリレン（２，３，４，５−テトラメチルシクロペンタジエニル）（２−（４，５−ジメチル−２−フリル）−４−フェニルインデニル）ジルコニウムジクロリド、
ジメチルシリレン（シクロペンタジエニル）（２−（５−ｔ−ブチル−２−フリル）−４−フェニルインデニル）ジルコニウムジクロリド、
ジメチルシリレン（３−メチルシクロペンタジエニル）（２−（５−ｔ−ブチル−２−フリル）−４−フェニルインデニル）ジルコニウムジクロリド、
ジメチルシリレン（３−フェニルシクロペンタジエニル）（２−（５−ｔ−ブチル−２−フリル）−４−フェニルインデニル）ジルコニウムジクロリド、
ジメチルシリレン（３−ｔ−ブチルシクロペンタジエニル）（２−（５−ｔ−ブチル−２−フリル）−４−フェニルインデニル）ジルコニウムジクロリド、
ジメチルシリレン（３−（トリメチルシリル）シクロペンタジエニル）（２−（５−ｔ−ブチル−２−フリル）−４−フェニルインデニル）ジルコニウムジクロリド、
ジメチルシリレン（２，４−ジメチルシクロペンタジエニル）（２−（５−ｔ−ブチル−２−フリル）−４−フェニルインデニル）ジルコニウムジクロリド、
ジメチルシリレン（２−メチル−４−フェニルシクロペンタジエニル）（２−（５−ｔ−ブチル−２−フリル）−４−フェニルインデニル）ジルコニウムジクロリド、
ジメチルシリレン（２−メチル−４−ｔ−ブチルシクロペンタジエニル）（２−（５−ｔ−ブチル−２−フリル）−４−フェニルインデニル）ジルコニウムジクロリド、
ジメチルシリレン（２，３，５−トリメチルシクロペンタジエニル）（２−（５−ｔ−ブチル−２−フリル）−４−フェニルインデニル）ジルコニウムジクロリド、
【０１９７】
ジメチルシリレン（２，３，４，５−テトラメチルシクロペンタジエニル）（２−（５−ｔ−ブチル−２−フリル）−４−フェニルインデニル）ジルコニウムジクロリド、
ジメチルシリレン（シクロペンタジエニル）（２−（５−フェニル−２−フリル）−４−フェニルインデニル）ジルコニウムジクロリド、
ジメチルシリレン（３−メチルシクロペンタジエニル）（２−（５−フェニル−２−フリル）−４−フェニルインデニル）ジルコニウムジクロリド、
ジメチルシリレン（３−フェニルシクロペンタジエニル）（２−（５−フェニル−２−フリル）−４−フェニルインデニル）ジルコニウムジクロリド、
ジメチルシリレン（３−ｔ−ブチルシクロペンタジエニル）（２−（５−フェニル−２−フリル）−４−フェニルインデニル）ジルコニウムジクロリド、
ジメチルシリレン（３−（トリメチルシリル）シクロペンタジエニル）（２−（５−フェニル−２−フリル）−４−フェニルインデニル）ジルコニウムジクロリド、
ジメチルシリレン（２，４−ジメチルシクロペンタジエニル）（２−（５−フェニル−２−フリル）−４−フェニルインデニル）ジルコニウムジクロリド、
ジメチルシリレン（２−メチル−４−フェニルシクロペンタジエニル）（２−（５−フェニル−２−フリル）−４−フェニルインデニル）ジルコニウムジクロリド、
ジメチルシリレン（２−メチル−４−ｔ−ブチルシクロペンタジエニル）（２−（５−フェニル−２−フリル）−４−フェニルインデニル）ジルコニウムジクロリド、
ジメチルシリレン（２，３，５−トリメチルシクロペンタジエニル）（２−（５−フェニル−２−フリル）−４−フェニルインデニル）ジルコニウムジクロリド、
ジメチルシリレン（２，３，４，５−テトラメチルシクロペンタジエニル）（２−（５−フェニル−２−フリル）−４−フェニルインデニル）ジルコニウムジクロリド、
ジメチルシリレン（シクロペンタジエニル）（２−（４，５−ベンゾ−２−フリル）−４−フェニルインデニル）ジルコニウムジクロリド、
【０１９８】
ジメチルシリレン（３−メチルシクロペンタジエニル）（２−（４，５−ベンゾ−２−フリル）−４−フェニルインデニル）ジルコニウムジクロリド、
ジメチルシリレン（３−フェニルシクロペンタジエニル）（２−（４，５−ベンゾ−２−フリル）−４−フェニルインデニル）ジルコニウムジクロリド、
ジメチルシリレン（３−ｔ−ブチルシクロペンタジエニル）（２−（４，５−ベンゾ−２−フリル）−４−フェニルインデニル）ジルコニウムジクロリド、
ジメチルシリレン（３−（トリメチルシリル）シクロペンタジエニル）（２−（４，５−ベンゾ−２−フリル）−４−フェニルインデニル）ジルコニウムジクロリド、
ジメチルシリレン（２，４−ジメチルシクロペンタジエニル）（２−（４，５−ベンゾ−２−フリル）−４−フェニルインデニル）ジルコニウムジクロリド、
ジメチルシリレン（２−メチル−４−フェニルシクロペンタジエニル）（２−（４，５−ベンゾ−２−フリル）−４−フェニルインデニル）ジルコニウムジクロリド、
ジメチルシリレン（２−メチル−４−ｔ−ブチルシクロペンタジエニル）（２−（４，５−ベンゾ−２−フリル）−４−フェニルインデニル）ジルコニウムジクロリド、
ジメチルシリレン（２，３，５−トリメチルシクロペンタジエニル）（２−（４，５−ベンゾ−２−フリル）−４−フェニルインデニル）ジルコニウムジクロリド、
ジメチルシリレン（２，３，４，５−テトラメチルシクロペンタジエニル）（２−（４，５−ベンゾ−２−フリル）−４−フェニルインデニル）ジルコニウムジクロリド、
ジメチルシリレン（シクロペンタジエニル）（２−（５−メチル−２−フリル）−４−（４−ｔ−ブチルフェニル）インデニル）ジルコニウムジクロリド、
ジメチルシリレン（３−メチルシクロペンタジエニル）（２−（５−メチル−２−フリル）−４−（４−ｔ−ブチルフェニル）インデニル）ジルコニウムジクロリド、
ジメチルシリレン（３−フェニルシクロペンタジエニル）（２−（５−メチル−２−フリル）−４−（４−ｔ−ブチルフェニル）インデニル）ジルコニウムジクロリド、
ジメチルシリレン（３−ｔ−ブチルシクロペンタジエニル）（２−（５−メチル−２−フリル）−４−（４−ｔ−ブチルフェニル）インデニル）ジルコニウムジクロリド、
ジメチルシリレン（３−（トリメチルシリル）シクロペンタジエニル）（２−（５−メチル−２−フリル）−４−（４−ｔ−ブチルフェニル）インデニル）ジルコニウムジクロリド、
【０１９９】
ジメチルシリレン（２，４−ジメチルシクロペンタジエニル）（２−（５−メチル−２−フリル）−４−（４−ｔ−ブチルフェニル）インデニル）ジルコニウムジクロリド、
ジメチルシリレン（２−メチル−４−フェニルシクロペンタジエニル）（２−（５−メチル−２−フリル）−４−（４−ｔ−ブチルフェニル）インデニル）ジルコニウムジクロリド、
ジメチルシリレン（２−メチル−４−ｔ−ブチルシクロペンタジエニル）（２−（５−メチル−２−フリル）−４−（４−ｔ−ブチルフェニル）インデニル）ジルコニウムジクロリド、
ジメチルシリレン（２，３，５−トリメチルシクロペンタジエニル）（２−（５−メチル−２−フリル）−４−（４−ｔ−ブチルフェニル）インデニル）ジルコニウムジクロリド、
ジメチルシリレン（２，３，４，５−テトラメチルシクロペンタジエニル）（２−（５−メチル−２−フリル）−４−（４−ｔ−ブチルフェニル）インデニル）ジルコニウムジクロリド、
ジメチルシリレン（シクロペンタジエニル）（２−（５−メチル−２−フリル）−４−（４−ｉ−プロピルフェニル）インデニル）ジルコニウムジクロリド、
ジメチルシリレン（３−メチルシクロペンタジエニル）（２−（５−メチル−２−フリル）−４−（４−ｉ−プロピルフェニル）インデニル）ジルコニウムジクロリド、
ジメチルシリレン（３−フェニルシクロペンタジエニル）（２−（５−メチル−２−フリル）−４−（４−ｉ−プロピルフェニル）インデニル）ジルコニウムジクロリド、
ジメチルシリレン（３−ｔ−ブチルシクロペンタジエニル）（２−（５−メチル−２−フリル）−４−（４−ｉ−プロピルフェニル）インデニル）ジルコニウムジクロリド、
ジメチルシリレン（３−（トリメチルシリル）シクロペンタジエニル）（２−（５−メチル−２−フリル）−４−（４−ｉ−プロピルフェニル）インデニル）ジルコニウムジクロリド、
ジメチルシリレン（２，４−ジメチルシクロペンタジエニル）（２−（５−メチル−２−フリル）−４−（４−ｉ−プロピルフェニル）インデニル）ジルコニウムジクロリド、
ジメチルシリレン（２−メチル−４−フェニルシクロペンタジエニル）（２−（５−メチル−２−フリル）−４−（４−ｉ−プロピルフェニル）インデニル）ジルコニウムジクロリド、
ジメチルシリレン（２−メチル−４−ｔ−ブチルシクロペンタジエニル）（２−（５−メチル−２−フリル）−４−（４−ｉ−プロピルフェニル）インデニル）ジルコニウムジクロリド、
ジメチルシリレン（２，３，５−トリメチルシクロペンタジエニル）（２−（５−メチル−２−フリル）−４−（４−ｉ−プロピルフェニル）インデニル）ジルコニウムジクロリド、
ジメチルシリレン（２，３，４，５−テトラメチルシクロペンタジエニル）（２−（５−メチル−２−フリル）−４−（４−ｉ−プロピルフェニル）インデニル）ジルコニウムジクロリド、
【０２００】
ジメチルシリレン（シクロペンタジエニル）（２−（５−メチル−２−フリル）−４−（４−クロロフェニル）インデニル）ジルコニウムジクロリド、
ジメチルシリレン（３−メチルシクロペンタジエニル）（２−（５−メチル−２−フリル）−４−（４−クロロフェニル）インデニル）ジルコニウムジクロリド、
ジメチルシリレン（３−フェニルシクロペンタジエニル）（２−（５−メチル−２−フリル）−４−（４−クロロフェニル）インデニル）ジルコニウムジクロリド、
ジメチルシリレン（３−ｔ−ブチルシクロペンタジエニル）（２−（５−メチル−２−フリル）−４−（４−クロロフェニル）インデニル）ジルコニウムジクロリド、
ジメチルシリレン（３−（トリメチルシリル）シクロペンタジエニル）（２−（５−メチル−２−フリル）−４−（４−クロロフェニル）インデニル）ジルコニウムジクロリド、
ジメチルシリレン（２，４−ジメチルシクロペンタジエニル）（２−（５−メチル−２−フリル）−４−（４−クロロフェニル）インデニル）ジルコニウムジクロリド、
ジメチルシリレン（２−メチル−４−フェニルシクロペンタジエニル）（２−（５−メチル−２−フリル）−４−（４−クロロフェニル）インデニル）ジルコニウムジクロリド、
ジメチルシリレン（２−メチル−４−ｔ−ブチルシクロペンタジエニル）（２−（５−メチル−２−フリル）−４−（４−クロロフェニル）インデニル）ジルコニウムジクロリド、
ジメチルシリレン（２，３，５−トリメチルシクロペンタジエニル）（２−（５−メチル−２−フリル）−４−（４−クロロフェニル）インデニル）ジルコニウムジクロリド、
ジメチルシリレン（２，３，４，５−テトラメチルシクロペンタジエニル）（２−（５−メチル−２−フリル）−４−（４−クロロフェニル）インデニル）ジルコニウムジクロリド、
【０２０１】
ジメチルシリレン（シクロペンタジエニル）（２−（５−メチル−２−フリル）−４−（３，５−ジ−ｔ−ブチルフェニル）インデニル）ジルコニウムジクロリド、
ジメチルシリレン（３−メチルシクロペンタジエニル）（２−（５−メチル−２−フリル）−４−（３，５−ジ−ｔ−ブチルフェニル）インデニル）ジルコニウムジクロリド、
ジメチルシリレン（３−フェニルシクロペンタジエニル）（２−（５−メチル−２−フリル）−４−（３，５−ジ−ｔ−ブチルフェニル）インデニル）ジルコニウムジクロリド、
ジメチルシリレン（３−ｔ−ブチルシクロペンタジエニル）（２−（５−メチル−２−フリル）−４−（３，５−ジ−ｔ−ブチルフェニル）インデニル）ジルコニウムジクロリド、
ジメチルシリレン（３−（トリメチルシリル）シクロペンタジエニル）（２−（５−メチル−２−フリル）−４−（３，５−ジ−ｔ−ブチルフェニル）インデニル）ジルコニウムジクロリド、
ジメチルシリレン（２，４−ジメチルシクロペンタジエニル）（２−（５−メチル−２−フリル）−４−（３，５−ジ−ｔ−ブチルフェニル）インデニル）ジルコニウムジクロリド、
ジメチルシリレン（２−メチル−４−フェニルシクロペンタジエニル）（２−（５−メチル−２−フリル）−４−（３，５−ジ−ｔ−ブチルフェニル）インデニル）ジルコニウムジクロリド、
ジメチルシリレン（２−メチル−４−ｔ−ブチルシクロペンタジエニル）（２−（５−メチル−２−フリル）−４−（３，５−ジ−ｔ−ブチルフェニル）インデニル）ジルコニウムジクロリド、
ジメチルシリレン（２，３，５−トリメチルシクロペンタジエニル）（２−（５−メチル−２−フリル）−４−（３，５−ジ−ｔ−ブチルフェニル）インデニル）ジルコニウムジクロリド、
ジメチルシリレン（２，３，４，５−テトラメチルシクロペンタジエニル）（２−（５−メチル−２−フリル）−４−（３，５−ジ−ｔ−ブチルフェニル）インデニル）ジルコニウムジクロリド、
ジメチルシリレン（シクロペンタジエニル）（２−（５−メチル−２−フリル）−４−（２−メチルフェニル）インデニル）ジルコニウムジクロリド、
ジメチルシリレン（３−メチルシクロペンタジエニル）（２−（５−メチル−２−フリル）−４−（２−メチルフェニル）インデニル）ジルコニウムジクロリド、
ジメチルシリレン（３−フェニルシクロペンタジエニル）（２−（５−メチル−２−フリル）−４−（２−メチルフェニル）インデニル）ジルコニウムジクロリド、
ジメチルシリレン（３−ｔ−ブチルシクロペンタジエニル）（２−（５−メチル−２−フリル）−４−（２−メチルフェニル）インデニル）ジルコニウムジクロリド、
ジメチルシリレン（３−（トリメチルシリル）シクロペンタジエニル）（２−（５−メチル−２−フリル）−４−（２−メチルフェニル）インデニル）ジルコニウムジクロリド、
ジメチルシリレン（２，４−ジメチルシクロペンタジエニル）（２−（５−メチル−２−フリル）−４−（２−メチルフェニル）インデニル）ジルコニウムジクロリド、
ジメチルシリレン（２−メチル−４−フェニルシクロペンタジエニル）（２−（５−メチル−２−フリル）−４−（２−メチルフェニル）インデニル）ジルコニウムジクロリド、
ジメチルシリレン（２−メチル−４−ｔ−ブチルシクロペンタジエニル）（２−（５−メチル−２−フリル）−４−（２−メチルフェニル）インデニル）ジルコニウムジクロリド、
ジメチルシリレン（２，３，５−トリメチルシクロペンタジエニル）（２−（５−メチル−２−フリル）−４−（２−メチルフェニル）インデニル）ジルコニウムジクロリド、
ジメチルシリレン（２，３，４，５−テトラメチルシクロペンタジエニル）（２−（５−メチル−２−フリル）−４−（２−メチルフェニル）インデニル）ジルコニウムジクロリド、
【０２０２】
ジメチルシリレン（シクロペンタジエニル）（２−（５−メチル−２−フリル）−３−メチル−４−フェニルインデニル）ジルコニウムジクロリド、
ジメチルシリレン（３−メチルシクロペンタジエニル）（２−（５−メチル−２−フリル）−３−メチル−４−フェニルインデニル）ジルコニウムジクロリド、
ジメチルシリレン（３−ｔ−ブチルシクロペンタジエニル）（２−（５−メチル−２−フリル）−３−メチル−４−フェニルインデニル）ジルコニウムジクロリド、
ジメチルシリレン（２，４−ジメチルシクロペンタジエニル）（２−（５−メチル−２−フリル）−３−メチル−４−フェニルインデニル）ジルコニウムジクロリド、
ジメチルシリレン（２−メチル−４−フェニルシクロペンタジエニル）（２−（５−メチル−２−フリル）−３−メチル−４−フェニルインデニル）ジルコニウムジクロリド、
ジメチルシリレン（２−メチル−４−ｔ−ブチルシクロペンタジエニル）（２−（５−メチル−２−フリル）−３−メチル−４−フェニルインデニル）ジルコニウムジクロリド、
ジメチルシリレン（２，３，５−トリメチルシクロペンタジエニル）（２−（５−メチル−２−フリル）−３−メチル−４−フェニルインデニル）ジルコニウムジクロリド、
ジメチルシリレン（２，３，４，５−テトラメチルシクロペンタジエニル）（２−（５−メチル−２−フリル）−３−メチル−４−フェニルインデニル）ジルコニウムジクロリド、
ジメチルシリレン（シクロペンタジエニル）（２−（５−メチル−２−フリル）−３−ｎ−ブチル−４−フェニルインデニル）ジルコニウムジクロリド、
ジメチルシリレン（３−メチルシクロペンタジエニル）（２−（５−メチル−２−フリル）−３−ｎ−ブチル−４−フェニルインデニル）ジルコニウムジクロリド、
ジメチルシリレン（３−ｔ−ブチルシクロペンタジエニル）（２−（５−メチル−２−フリル）−３−ｎ−ブチル−４−フェニルインデニル）ジルコニウムジクロリド、
ジメチルシリレン（２，４−ジメチルシクロペンタジエニル）（２−（５−メチル−２−フリル）−３−ｎ−ブチル−４−フェニルインデニル）ジルコニウムジクロリド、
ジメチルシリレン（２−メチル−４−フェニルシクロペンタジエニル）（２−（５−メチル−２−フリル）−３−ｎ−ブチル−４−フェニルインデニル）ジルコニウムジクロリド、
ジメチルシリレン（２−メチル−４−ｔ−ブチルシクロペンタジエニル）（２−（５−メチル−２−フリル）−３−ｎ−ブチル−４−フェニルインデニル）ジルコニウムジクロリド、
ジメチルシリレン（２，３，５−トリメチルシクロペンタジエニル）（２−（５−メチル−２−フリル）−３−ｎ−ブチル−４−フェニルインデニル）ジルコニウムジクロリド、
ジメチルシリレン（２，３，４，５−テトラメチルシクロペンタジエニル）（２−（５−メチル−２−フリル）−３−ｎ−ブチル−４−フェニルインデニル）ジルコニウムジクロリド、
【０２０３】
ジメチルシリレン（シクロペンタジエニル）（２−（５−メチル−２−フリル）−３−ｓ−ブチル−４−フェニルインデニル）ジルコニウムジクロリド、
ジメチルシリレン（３−メチルシクロペンタジエニル）（２−（５−メチル−２−フリル）−３−ｓ−ブチル−４−フェニルインデニル）ジルコニウムジクロリド、
ジメチルシリレン（３−ｔ−ブチルシクロペンタジエニル）（２−（５−メチル−２−フリル）−３−ｓ−ブチル−４−フェニルインデニル）ジルコニウムジクロリド、
ジメチルシリレン（２，４−ジメチルシクロペンタジエニル）（２−（５−メチル−２−フリル）−３−ｓ−ブチル−４−フェニルインデニル）ジルコニウムジクロリド、
ジメチルシリレン（２−メチル−４−フェニルシクロペンタジエニル）（２−（５−メチル−２−フリル）−３−ｓ−ブチル−４−フェニルインデニル）ジルコニウムジクロリド、
ジメチルシリレン（２−メチル−４−ｔ−ブチルシクロペンタジエニル）（２−（５−メチル−２−フリル）−３−ｓ−ブチル−４−フェニルインデニル）ジルコニウムジクロリド、
ジメチルシリレン（２，３，５−トリメチルシクロペンタジエニル）（２−（５−メチル−２−フリル）−３−ｓ−ブチル−４−フェニルインデニル）ジルコニウムジクロリド、
ジメチルシリレン（２，３，４，５−テトラメチルシクロペンタジエニル）（２−（５−メチル−２−フリル）−３−ｓ−ブチル−４−フェニルインデニル）ジルコニウムジクロリド、等や、
公開特許平６−８７９２２号公報、公開特許平８−９２３０８号公報、公開特許平９−８７３１４号公報、公開特許平７−２２４０７９号公報、公開特許２００５−３３６０９２号公報、等、既出文献に記載のあるもののうち、上記一般式（７）、一般式（９）に属するジルコニウム化合物であって、少なくとも該副環を有するシクロペンタジエニル環の２位が上記含酸素炭化水素基等またはアルキル基で置換されているもの
、等が挙げられる。
【０２０４】
さらに、成形性に優れる点で更に好ましいものとしては、
イソプロピリデン（３−ｔ−ブチルシクロペンタジエニル）（２−メチルインデニル）ジルコニウムジクロライド
ジメチルシランジイル（２−メチル−４−フェニル−１−インデニル）（２，３，５−トリメチル−１−シクロペンタジエニル）ジルコニウムジクロリド、
ジメチルシリレン（２−メチル−ベンゾ［ｅ］インデニル）（シクロペンタジエニル）ジルコニウムジクロリド、
イソプロピリデン（２−メチルインデニル）（シクロペンタジエニル）ジルコニウムジクロリド、
ジメチルシリレン（２−メチル−ベンゾ［ｅ］インデニル）（２−メチルシクロペンタジエニル）ジルコニウムジクロリド、
ジメチルシリレン（２，３，４，５−テトラメチルシクロペンタジエニル）（２−メチル−４−フェニル−４Ｈ−１−アズレニル）ジルコニウムジクロリド
ジメチルシリレン（２，３，４，５−テトラメチルシクロペンタジエニル）（２−メチル−４−フェニル−５，６，７，８−テトラヒドロ−４Ｈ−１−アズレニル）ジルコニウムジクロリド
ジメチルシリレン（２，３，４，５−テトラメチルシクロペンタジエニル）（２，４−ジメチル−４Ｈ−１−アズレニル）ジルコニウムジクロリド
ジメチルシリレン（２，３，４，５−テトラメチルシクロペンタジエニル）（２，４−ジメチル−５，６，７，８−テトラヒドロ−４Ｈ−１−アズレニル）ジルコニウムジクロリド
ジメチルシリレン（２，３，４，５−テトラメチルシクロペンタジエニル）（２−エチル−４−フェニル−４Ｈ−１−アズレニル）ジルコニウムジクロリド
ジメチルシリレン（２，３，４，５−テトラメチルシクロペンタジエニル）（２−エチル−４−メチル−４Ｈ−１−アズレニル）ジルコニウムジクロリド
ジメチルシリレン（シクロペンタジエニル）（２−（５−メチル−２−フリル）インデニル）ジルコニウムジクロリド、
ジメチルシリレン（３−メチルシクロペンタジエニル）（２−（５−メチル−２−フリル）インデニル）ジルコニウムジクロリド、
【０２０５】
ジメチルシリレン（３−エチルシクロペンタジエニル）（２−（５−メチル−２−フリル）インデニル）ジルコニウムジクロリド、
ジメチルシリレン（３−フェニルシクロペンタジエニル）（２−（５−メチル−２−フリル）インデニル）ジルコニウムジクロリド、
ジメチルシリレン（３−ｔ−ブチルシクロペンタジエニル）（２−（５−メチル−２−フリル）インデニル）ジルコニウムジクロリド、
ジメチルシリレン（３−（トリメチルシリル）シクロペンタジエニル）（２−（５−メチル−２−フリル）インデニル）ジルコニウムジクロリド、
ジメチルシリレン（２，４−ジメチルシクロペンタジエニル）（２−（５−メチル−２−フリル）インデニル）ジルコニウムジクロリド、
ジメチルシリレン（２−メチル−４−フェニルシクロペンタジエニル）（２−（５−メチル−２−フリル）インデニル）ジルコニウムジクロリド、
ジメチルシリレン（２−メチル−４−（２−ナフチル）シクロペンタジエニル）（２−（５−メチル−２−フリル）インデニル）ジルコニウムジクロリド、
ジメチルシリレン（２−メチル−４−ｔ−ブチルシクロペンタジエニル）（２−（５−メチル−２−フリル）インデニル）ジルコニウムジクロリド、
ジメチルシリレン（２−メチル−４−トリメチルシリルシクロペンタジエニル）（２−（５−メチル−２−フリル）インデニル）ジルコニウムジクロリド、
ジメチルシリレン（２−エチル−４−ｉ−プロピルシクロペンタジエニル）（２−（５−メチル−２−フリル）インデニル）ジルコニウムジクロリド、
ジメチルシリレン（２，３，５−トリメチルシクロペンタジエニル）（２−（５−メチル−２−フリル）インデニル）ジルコニウムジクロリド、
ジメチルシリレン（２，５−ジメチル−３−ｔ−ブチルシクロペンタジエニル）（２−（５−メチル−２−フリル）インデニル）ジルコニウムジクロリド、
ジメチルシリレン（２，３，４，５−テトラメチルシクロペンタジエニル）（２−（５−メチル−２−フリル）インデニル）ジルコニウムジクロリド、
ジメチルシリレン（シクロペンタジエニル）（２−（５−メチル−２−フリル）−４−フェニルインデニル）ジルコニウムジクロリド、
ジメチルシリレン（３−メチルシクロペンタジエニル）（２−（５−メチル−２−フリル）−４−フェニルインデニル）ジルコニウムジクロリド、
ジメチルシリレン（３−エチルシクロペンタジエニル）（２−（５−メチル−２−フリル）−４−フェニルインデニル）ジルコニウムジクロリド、
ジメチルシリレン（３−フェニルシクロペンタジエニル）（２−（５−メチル−２−フリル）−４−フェニルインデニル）ジルコニウムジクロリド、
ジメチルシリレン（３−ｔ−ブチルシクロペンタジエニル）（２−（５−メチル−２−フリル）−４−フェニルインデニル）ジルコニウムジクロリド、
ジメチルシリレン（３−（トリメチルシリル）シクロペンタジエニル）（２−（５−メチル−２−フリル）−４−フェニルインデニル）ジルコニウムジクロリド、
ジメチルシリレン（２，４−ジメチルシクロペンタジエニル）（２−（５−メチル−２−フリル）−４−フェニルインデニル）ジルコニウムジクロリド、
ジメチルシリレン（２−メチル−４−フェニルシクロペンタジエニル）（２−（５−メチル−２−フリル）−４−フェニルインデニル）ジルコニウムジクロリド、
ジメチルシリレン（２−メチル−４−（２−ナフチル）シクロペンタジエニル）（２−（５−メチル−２−フリル）−４−フェニルインデニル）ジルコニウムジクロリド、
ジメチルシリレン（２−メチル−４−ｔ−ブチルシクロペンタジエニル）（２−（５−メチル−２−フリル）−４−フェニルインデニル）ジルコニウムジクロリド、
ジメチルシリレン（２−メチル−４−トリメチシリルシクロペンタジエニル）（２−（５−メチル−２−フリル）−４−フェニルインデニル）ジルコニウムジクロリド、
ジメチルシリレン（２−エチル−４−ｉ−プロピルシクロペンタジエニル）（２−（５−メチル−２−フリル）−４−フェニルインデニル）ジルコニウムジクロリド、
ジメチルシリレン（２，３，５−トリメチルシクロペンタジエニル）（２−（５−メチル−２−フリル）−４−フェニルインデニル）ジルコニウムジクロリド、
ジメチルシリレン（２，５−ジメチル−３−ｔ−ブチルシクロペンタジエニル）（２−（５−メチル−２−フリル）−４−フェニルインデニル）ジルコニウムジクロリド、
ジメチルシリレン（２，３，４，５−テトラメチルシクロペンタジエニル）（２−（５−メチル−２−フリル）−４−フェニルインデニル）ジルコニウムジクロリド、
ジメチルシリレン（シクロペンタジエニル）（２−（４，５−ジメチル−２−フリル）−４−フェニルインデニル）ジルコニウムジクロリド、
【０２０６】
ジメチルシリレン（３−メチルシクロペンタジエニル）（２−（４，５−ジメチル−２−フリル）−４−フェニルインデニル）ジルコニウムジクロリド、
ジメチルシリレン（３−フェニルシクロペンタジエニル）（２−（４，５−ジメチル−２−フリル）−４−フェニルインデニル）ジルコニウムジクロリド、
ジメチルシリレン（３−ｔ−ブチルシクロペンタジエニル）（２−（４，５−ジメチル−２−フリル）−４−フェニルインデニル）ジルコニウムジクロリド、
ジメチルシリレン（３−（トリメチルシリル）シクロペンタジエニル）（２−（４，５−ジメチル−２−フリル）−４−フェニルインデニル）ジルコニウムジクロリド、
ジメチルシリレン（２，４−ジメチルシクロペンタジエニル）（２−（４，５−ジメチル−２−フリル）−４−フェニルインデニル）ジルコニウムジクロリド、
ジメチルシリレン（２−メチル−４−フェニルシクロペンタジエニル）（２−（４，５−ジメチル−２−フリル）−４−フェニルインデニル）ジルコニウムジクロリド、
ジメチルシリレン（２−メチル−４−ｔ−ブチルシクロペンタジエニル）（２−（４，５−ジメチル−２−フリル）−４−フェニルインデニル）ジルコニウムジクロリド、
ジメチルシリレン（２，３，５−トリメチルシクロペンタジエニル）（２−（４，５−ジメチル−２−フリル）−４−フェニルインデニル）ジルコニウムジクロリド、
ジメチルシリレン（２，３，４，５−テトラメチルシクロペンタジエニル）（２−（４，５−ジメチル−２−フリル）−４−フェニルインデニル）ジルコニウムジクロリド、
ジメチルシリレン（シクロペンタジエニル）（２−（５−ｔ−ブチル−２−フリル）−４−フェニルインデニル）ジルコニウムジクロリド、
ジメチルシリレン（３−メチルシクロペンタジエニル）（２−（５−ｔ−ブチル−２−フリル）−４−フェニルインデニル）ジルコニウムジクロリド、
ジメチルシリレン（３−フェニルシクロペンタジエニル）（２−（５−ｔ−ブチル−２−フリル）−４−フェニルインデニル）ジルコニウムジクロリド、
ジメチルシリレン（３−ｔ−ブチルシクロペンタジエニル）（２−（５−ｔ−ブチル−２−フリル）−４−フェニルインデニル）ジルコニウムジクロリド、
ジメチルシリレン（３−（トリメチルシリル）シクロペンタジエニル）（２−（５−ｔ−ブチル−２−フリル）−４−フェニルインデニル）ジルコニウムジクロリド、
ジメチルシリレン（２，４−ジメチルシクロペンタジエニル）（２−（５−ｔ−ブチル−２−フリル）−４−フェニルインデニル）ジルコニウムジクロリド、
ジメチルシリレン（２−メチル−４−フェニルシクロペンタジエニル）（２−（５−ｔ−ブチル−２−フリル）−４−フェニルインデニル）ジルコニウムジクロリド、
ジメチルシリレン（２−メチル−４−ｔ−ブチルシクロペンタジエニル）（２−（５−ｔ−ブチル−２−フリル）−４−フェニルインデニル）ジルコニウムジクロリド、
ジメチルシリレン（２，３，５−トリメチルシクロペンタジエニル）（２−（５−ｔ−ブチル−２−フリル）−４−フェニルインデニル）ジルコニウムジクロリド、
ジメチルシリレン（２，３，４，５−テトラメチルシクロペンタジエニル）（２−（５−ｔ−ブチル−２−フリル）−４−フェニルインデニル）ジルコニウムジクロリド、
ジメチルシリレン（シクロペンタジエニル）（２−（５−フェニル−２−フリル）−４−フェニルインデニル）ジルコニウムジクロリド、
【０２０７】
ジメチルシリレン（３−メチルシクロペンタジエニル）（２−（５−フェニル−２−フリル）−４−フェニルインデニル）ジルコニウムジクロリド、
ジメチルシリレン（３−フェニルシクロペンタジエニル）（２−（５−フェニル−２−フリル）−４−フェニルインデニル）ジルコニウムジクロリド、
ジメチルシリレン（３−ｔ−ブチルシクロペンタジエニル）（２−（５−フェニル−２−フリル）−４−フェニルインデニル）ジルコニウムジクロリド、
ジメチルシリレン（３−（トリメチルシリル）シクロペンタジエニル）（２−（５−フェニル−２−フリル）−４−フェニルインデニル）ジルコニウムジクロリド、
ジメチルシリレン（２，４−ジメチルシクロペンタジエニル）（２−（５−フェニル−２−フリル）−４−フェニルインデニル）ジルコニウムジクロリド、
ジメチルシリレン（２−メチル−４−フェニルシクロペンタジエニル）（２−（５−フェニル−２−フリル）−４−フェニルインデニル）ジルコニウムジクロリド、
ジメチルシリレン（２−メチル−４−ｔ−ブチルシクロペンタジエニル）（２−（５−フェニル−２−フリル）−４−フェニルインデニル）ジルコニウムジクロリド、
ジメチルシリレン（２，３，５−トリメチルシクロペンタジエニル）（２−（５−フェニル−２−フリル）−４−フェニルインデニル）ジルコニウムジクロリド、
ジメチルシリレン（２，３，４，５−テトラメチルシクロペンタジエニル）（２−（５−フェニル−２−フリル）−４−フェニルインデニル）ジルコニウムジクロリド、
ジメチルシリレン（シクロペンタジエニル）（２−（４，５−ベンゾ−２−フリル）−４−フェニルインデニル）ジルコニウムジクロリド、
ジメチルシリレン（３−メチルシクロペンタジエニル）（２−（４，５−ベンゾ−２−フリル）−４−フェニルインデニル）ジルコニウムジクロリド、
ジメチルシリレン（３−フェニルシクロペンタジエニル）（２−（４，５−ベンゾ−２−フリル）−４−フェニルインデニル）ジルコニウムジクロリド、
ジメチルシリレン（３−ｔ−ブチルシクロペンタジエニル）（２−（４，５−ベンゾ−２−フリル）−４−フェニルインデニル）ジルコニウムジクロリド、
ジメチルシリレン（３−（トリメチルシリル）シクロペンタジエニル）（２−（４，５−ベンゾ−２−フリル）−４−フェニルインデニル）ジルコニウムジクロリド、
ジメチルシリレン（２，４−ジメチルシクロペンタジエニル）（２−（４，５−ベンゾ−２−フリル）−４−フェニルインデニル）ジルコニウムジクロリド、
ジメチルシリレン（２−メチル−４−フェニルシクロペンタジエニル）（２−（４，５−ベンゾ−２−フリル）−４−フェニルインデニル）ジルコニウムジクロリド、
ジメチルシリレン（２−メチル−４−ｔ−ブチルシクロペンタジエニル）（２−（４，５−ベンゾ−２−フリル）−４−フェニルインデニル）ジルコニウムジクロリド、
ジメチルシリレン（２，３，５−トリメチルシクロペンタジエニル）（２−（４，５−ベンゾ−２−フリル）−４−フェニルインデニル）ジルコニウムジクロリド、
ジメチルシリレン（２，３，４，５−テトラメチルシクロペンタジエニル）（２−（４，５−ベンゾ−２−フリル）−４−フェニルインデニル）ジルコニウムジクロリド、
ジメチルシリレン（シクロペンタジエニル）（２−（５−メチル−２−フリル）−４−（４−ｔ−ブチルフェニル）インデニル）ジルコニウムジクロリド、
ジメチルシリレン（３−メチルシクロペンタジエニル）（２−（５−メチル−２−フリル）−４−（４−ｔ−ブチルフェニル）インデニル）ジルコニウムジクロリド、
ジメチルシリレン（３−フェニルシクロペンタジエニル）（２−（５−メチル−２−フリル）−４−（４−ｔ−ブチルフェニル）インデニル）ジルコニウムジクロリド、
ジメチルシリレン（３−ｔ−ブチルシクロペンタジエニル）（２−（５−メチル−２−フリル）−４−（４−ｔ−ブチルフェニル）インデニル）ジルコニウムジクロリド、
ジメチルシリレン（３−（トリメチルシリル）シクロペンタジエニル）（２−（５−メチル−２−フリル）−４−（４−ｔ−ブチルフェニル）インデニル）ジルコニウムジクロリド、
ジメチルシリレン（２，４−ジメチルシクロペンタジエニル）（２−（５−メチル−２−フリル）−４−（４−ｔ−ブチルフェニル）インデニル）ジルコニウムジクロリド、
ジメチルシリレン（２−メチル−４−フェニルシクロペンタジエニル）（２−（５−メチル−２−フリル）−４−（４−ｔ−ブチルフェニル）インデニル）ジルコニウムジクロリド、
【０２０８】
ジメチルシリレン（２−メチル−４−ｔ−ブチルシクロペンタジエニル）（２−（５−メチル−２−フリル）−４−（４−ｔ−ブチルフェニル）インデニル）ジルコニウムジクロリド、
ジメチルシリレン（２，３，５−トリメチルシクロペンタジエニル）（２−（５−メチル−２−フリル）−４−（４−ｔ−ブチルフェニル）インデニル）ジルコニウムジクロリド、
ジメチルシリレン（２，３，４，５−テトラメチルシクロペンタジエニル）（２−（５−メチル−２−フリル）−４−（４−ｔ−ブチルフェニル）インデニル）ジルコニウムジクロリド、
ジメチルシリレン（シクロペンタジエニル）（２−（５−メチル−２−フリル）−４−（４−ｉ−プロピルフェニル）インデニル）ジルコニウムジクロリド、
ジメチルシリレン（３−メチルシクロペンタジエニル）（２−（５−メチル−２−フリル）−４−（４−ｉ−プロピルフェニル）インデニル）ジルコニウムジクロリド、
ジメチルシリレン（３−フェニルシクロペンタジエニル）（２−（５−メチル−２−フリル）−４−（４−ｉ−プロピルフェニル）インデニル）ジルコニウムジクロリド、
ジメチルシリレン（３−ｔ−ブチルシクロペンタジエニル）（２−（５−メチル−２−フリル）−４−（４−ｉ−プロピルフェニル）インデニル）ジルコニウムジクロリド、
ジメチルシリレン（３−（トリメチルシリル）シクロペンタジエニル）（２−（５−メチル−２−フリル）−４−（４−ｉ−プロピルフェニル）インデニル）ジルコニウムジクロリド、
ジメチルシリレン（２，４−ジメチルシクロペンタジエニル）（２−（５−メチル−２−フリル）−４−（４−ｉ−プロピルフェニル）インデニル）ジルコニウムジクロリド、
ジメチルシリレン（２−メチル−４−フェニルシクロペンタジエニル）（２−（５−メチル−２−フリル）−４−（４−ｉ−プロピルフェニル）インデニル）ジルコニウムジクロリド、
ジメチルシリレン（２−メチル−４−ｔ−ブチルシクロペンタジエニル）（２−（５−メチル−２−フリル）−４−（４−ｉ−プロピルフェニル）インデニル）ジルコニウムジクロリド、
ジメチルシリレン（２，３，５−トリメチルシクロペンタジエニル）（２−（５−メチル−２−フリル）−４−（４−ｉ−プロピルフェニル）インデニル）ジルコニウムジクロリド、
ジメチルシリレン（２，３，４，５−テトラメチルシクロペンタジエニル）（２−（５−メチル−２−フリル）−４−（４−ｉ−プロピルフェニル）インデニル）ジルコニウムジクロリド、
ジメチルシリレン（シクロペンタジエニル）（２−（５−メチル−２−フリル）−４−（４−クロロフェニル）インデニル）ジルコニウムジクロリド、
ジメチルシリレン（３−メチルシクロペンタジエニル）（２−（５−メチル−２−フリル）−４−（４−クロロフェニル）インデニル）ジルコニウムジクロリド、
ジメチルシリレン（３−フェニルシクロペンタジエニル）（２−（５−メチル−２−フリル）−４−（４−クロロフェニル）インデニル）ジルコニウムジクロリド、
ジメチルシリレン（３−ｔ−ブチルシクロペンタジエニル）（２−（５−メチル−２−フリル）−４−（４−クロロフェニル）インデニル）ジルコニウムジクロリド、
【０２０９】
ジメチルシリレン（３−（トリメチルシリル）シクロペンタジエニル）（２−（５−メチル−２−フリル）−４−（４−クロロフェニル）インデニル）ジルコニウムジクロリド、
ジメチルシリレン（２，４−ジメチルシクロペンタジエニル）（２−（５−メチル−２−フリル）−４−（４−クロロフェニル）インデニル）ジルコニウムジクロリド、
ジメチルシリレン（２−メチル−４−フェニルシクロペンタジエニル）（２−（５−メチル−２−フリル）−４−（４−クロロフェニル）インデニル）ジルコニウムジクロリド、
ジメチルシリレン（２−メチル−４−ｔ−ブチルシクロペンタジエニル）（２−（５−メチル−２−フリル）−４−（４−クロロフェニル）インデニル）ジルコニウムジクロリド、
ジメチルシリレン（２，３，５−トリメチルシクロペンタジエニル）（２−（５−メチル−２−フリル）−４−（４−クロロフェニル）インデニル）ジルコニウムジクロリド、
ジメチルシリレン（２，３，４，５−テトラメチルシクロペンタジエニル）（２−（５−メチル−２−フリル）−４−（４−クロロフェニル）インデニル）ジルコニウムジクロリド、
ジメチルシリレン（シクロペンタジエニル）（２−（５−メチル−２−フリル）−４−（３，５−ジ−ｔ−ブチルフェニル）インデニル）ジルコニウムジクロリド、
ジメチルシリレン（３−メチルシクロペンタジエニル）（２−（５−メチル−２−フリル）−４−（３，５−ジ−ｔ−ブチルフェニル）インデニル）ジルコニウムジクロリド、
ジメチルシリレン（３−フェニルシクロペンタジエニル）（２−（５−メチル−２−フリル）−４−（３，５−ジ−ｔ−ブチルフェニル）インデニル）ジルコニウムジクロリド、
ジメチルシリレン（３−ｔ−ブチルシクロペンタジエニル）（２−（５−メチル−２−フリル）−４−（３，５−ジ−ｔ−ブチルフェニル）インデニル）ジルコニウムジクロリド、
ジメチルシリレン（３−（トリメチルシリル）シクロペンタジエニル）（２−（５−メチル−２−フリル）−４−（３，５−ジ−ｔ−ブチルフェニル）インデニル）ジルコニウムジクロリド、
ジメチルシリレン（２，４−ジメチルシクロペンタジエニル）（２−（５−メチル−２−フリル）−４−（３，５−ジ−ｔ−ブチルフェニル）インデニル）ジルコニウムジクロリド、
ジメチルシリレン（２−メチル−４−フェニルシクロペンタジエニル）（２−（５−メチル−２−フリル）−４−（３，５−ジ−ｔ−ブチルフェニル）インデニル）ジルコニウムジクロリド、
ジメチルシリレン（２−メチル−４−ｔ−ブチルシクロペンタジエニル）（２−（５−メチル−２−フリル）−４−（３，５−ジ−ｔ−ブチルフェニル）インデニル）ジルコニウムジクロリド、
ジメチルシリレン（２，３，５−トリメチルシクロペンタジエニル）（２−（５−メチル−２−フリル）−４−（３，５−ジ−ｔ−ブチルフェニル）インデニル）ジルコニウムジクロリド、
ジメチルシリレン（２，３，４，５−テトラメチルシクロペンタジエニル）（２−（５−メチル−２−フリル）−４−（３，５−ジ−ｔ−ブチルフェニル）インデニル）ジルコニウムジクロリド、
【０２１０】
ジメチルシリレン（シクロペンタジエニル）（２−（５−メチル−２−フリル）−４−（２−メチルフェニル）インデニル）ジルコニウムジクロリド、
ジメチルシリレン（３−メチルシクロペンタジエニル）（２−（５−メチル−２−フリル）−４−（２−メチルフェニル）インデニル）ジルコニウムジクロリド、
ジメチルシリレン（３−フェニルシクロペンタジエニル）（２−（５−メチル−２−フリル）−４−（２−メチルフェニル）インデニル）ジルコニウムジクロリド、
ジメチルシリレン（３−ｔ−ブチルシクロペンタジエニル）（２−（５−メチル−２−フリル）−４−（２−メチルフェニル）インデニル）ジルコニウムジクロリド、
ジメチルシリレン（３−（トリメチルシリル）シクロペンタジエニル）（２−（５−メチル−２−フリル）−４−（２−メチルフェニル）インデニル）ジルコニウムジクロリド、
ジメチルシリレン（２，４−ジメチルシクロペンタジエニル）（２−（５−メチル−２−フリル）−４−（２−メチルフェニル）インデニル）ジルコニウムジクロリド、
ジメチルシリレン（２−メチル−４−フェニルシクロペンタジエニル）（２−（５−メチル−２−フリル）−４−（２−メチルフェニル）インデニル）ジルコニウムジクロリド、
ジメチルシリレン（２−メチル−４−ｔ−ブチルシクロペンタジエニル）（２−（５−メチル−２−フリル）−４−（２−メチルフェニル）インデニル）ジルコニウムジクロリド、
ジメチルシリレン（２，３，５−トリメチルシクロペンタジエニル）（２−（５−メチル−２−フリル）−４−（２−メチルフェニル）インデニル）ジルコニウムジクロリド、
ジメチルシリレン（２，３，４，５−テトラメチルシクロペンタジエニル）（２−（５−メチル−２−フリル）−４−（２−メチルフェニル）インデニル）ジルコニウムジクロリド、
【０２１１】
ジメチルシリレン（シクロペンタジエニル）（２−（５−メチル−２−フリル）−３−メチル−４−フェニルインデニル）ジルコニウムジクロリド、
ジメチルシリレン（３−メチルシクロペンタジエニル）（２−（５−メチル−２−フリル）−３−メチル−４−フェニルインデニル）ジルコニウムジクロリド、
ジメチルシリレン（３−ｔ−ブチルシクロペンタジエニル）（２−（５−メチル−２−フリル）−３−メチル−４−フェニルインデニル）ジルコニウムジクロリド、
ジメチルシリレン（２，４−ジメチルシクロペンタジエニル）（２−（５−メチル−２−フリル）−３−メチル−４−フェニルインデニル）ジルコニウムジクロリド、
ジメチルシリレン（２−メチル−４−フェニルシクロペンタジエニル）（２−（５−メチル−２−フリル）−３−メチル−４−フェニルインデニル）ジルコニウムジクロリド、
ジメチルシリレン（２−メチル−４−ｔ−ブチルシクロペンタジエニル）（２−（５−メチル−２−フリル）−３−メチル−４−フェニルインデニル）ジルコニウムジクロリド、
ジメチルシリレン（２，３，５−トリメチルシクロペンタジエニル）（２−（５−メチル−２−フリル）−３−メチル−４−フェニルインデニル）ジルコニウムジクロリド、
ジメチルシリレン（２，３，４，５−テトラメチルシクロペンタジエニル）（２−（５−メチル−２−フリル）−３−メチル−４−フェニルインデニル）ジルコニウムジクロリド、
ジメチルシリレン（シクロペンタジエニル）（２−（５−メチル−２−フリル）−３−ｎ−ブチル−４−フェニルインデニル）ジルコニウムジクロリド、
ジメチルシリレン（３−メチルシクロペンタジエニル）（２−（５−メチル−２−フリル）−３−ｎ−ブチル−４−フェニルインデニル）ジルコニウムジクロリド、
ジメチルシリレン（３−ｔ−ブチルシクロペンタジエニル）（２−（５−メチル−２−フリル）−３−ｎ−ブチル−４−フェニルインデニル）ジルコニウムジクロリド、
ジメチルシリレン（２，４−ジメチルシクロペンタジエニル）（２−（５−メチル−２−フリル）−３−ｎ−ブチル−４−フェニルインデニル）ジルコニウムジクロリド、
ジメチルシリレン（２−メチル−４−フェニルシクロペンタジエニル）（２−（５−メチル−２−フリル）−３−ｎ−ブチル−４−フェニルインデニル）ジルコニウムジクロリド、
ジメチルシリレン（２−メチル−４−ｔ−ブチルシクロペンタジエニル）（２−（５−メチル−２−フリル）−３−ｎ−ブチル−４−フェニルインデニル）ジルコニウムジクロリド、
ジメチルシリレン（２，３，５−トリメチルシクロペンタジエニル）（２−（５−メチル−２−フリル）−３−ｎ−ブチル−４−フェニルインデニル）ジルコニウムジクロリド、
ジメチルシリレン（２，３，４，５−テトラメチルシクロペンタジエニル）（２−（５−メチル−２−フリル）−３−ｎ−ブチル−４−フェニルインデニル）ジルコニウムジクロリド、
【０２１２】
ジメチルシリレン（シクロペンタジエニル）（２−（５−メチル−２−フリル）−３−ｓ−ブチル−４−フェニルインデニル）ジルコニウムジクロリド、
ジメチルシリレン（３−メチルシクロペンタジエニル）（２−（５−メチル−２−フリル）−３−ｓ−ブチル−４−フェニルインデニル）ジルコニウムジクロリド、
ジメチルシリレン（３−ｔ−ブチルシクロペンタジエニル）（２−（５−メチル−２−フリル）−３−ｓ−ブチル−４−フェニルインデニル）ジルコニウムジクロリド、
ジメチルシリレン（２，４−ジメチルシクロペンタジエニル）（２−（５−メチル−２−フリル）−３−ｓ−ブチル−４−フェニルインデニル）ジルコニウムジクロリド、
ジメチルシリレン（２−メチル−４−フェニルシクロペンタジエニル）（２−（５−メチル−２−フリル）−３−ｓ−ブチル−４−フェニルインデニル）ジルコニウムジクロリド、
ジメチルシリレン（２−メチル−４−ｔ−ブチルシクロペンタジエニル）（２−（５−メチル−２−フリル）−３−ｓ−ブチル−４−フェニルインデニル）ジルコニウムジクロリド、
ジメチルシリレン（２，３，５−トリメチルシクロペンタジエニル）（２−（５−メチル−２−フリル）−３−ｓ−ブチル−４−フェニルインデニル）ジルコニウムジクロリド、
ジメチルシリレン（２，３，４，５−テトラメチルシクロペンタジエニル）（２−（５−メチル−２−フリル）−３−ｓ−ブチル−４−フェニルインデニル）ジルコニウムジクロリド、等や、
公開特許平６−８７９２２号公報、公開特許平８−９２３０８号公報、公開特許平９−８７３１４号公報、公開特許平７−２２４０７９号公報、公開特許２００５−３３６０９２号公報、等、既出文献に記載のあるもののうち、上記一般式（７）、一般式（９）に属するジルコニウム化合物であって、少なくとも該副環を有するシクロペンタジエニル環の２位が上記含酸素炭化水素基等またはアルキル基で置換されているもの、
等が挙げられる。
【０２１３】
さらにまた、成形性に優れる点で特に好ましいものとしては、
ジメチルシリレン（シクロペンタジエニル）（２−（５−メチル−２−フリル）インデニル）ジルコニウムジクロリド、
ジメチルシリレン（３−メチルシクロペンタジエニル）（２−（５−メチル−２−フリル）インデニル）ジルコニウムジクロリド、
ジメチルシリレン（３−エチルシクロペンタジエニル）（２−（５−メチル−２−フリル）インデニル）ジルコニウムジクロリド、
ジメチルシリレン（３−フェニルシクロペンタジエニル）（２−（５−メチル−２−フリル）インデニル）ジルコニウムジクロリド、
ジメチルシリレン（３−ｔ−ブチルシクロペンタジエニル）（２−（５−メチル−２−フリル）インデニル）ジルコニウムジクロリド、
ジメチルシリレン（３−（トリメチルシリル）シクロペンタジエニル）（２−（５−メチル−２−フリル）インデニル）ジルコニウムジクロリド、
ジメチルシリレン（２，４−ジメチルシクロペンタジエニル）（２−（５−メチル−２−フリル）インデニル）ジルコニウムジクロリド、
ジメチルシリレン（２−メチル−４−フェニルシクロペンタジエニル）（２−（５−メチル−２−フリル）インデニル）ジルコニウムジクロリド、
ジメチルシリレン（２−メチル−４−（２−ナフチル）シクロペンタジエニル）（２−（５−メチル−２−フリル）インデニル）ジルコニウムジクロリド、
ジメチルシリレン（２−メチル−４−ｔ−ブチルシクロペンタジエニル）（２−（５−メチル−２−フリル）インデニル）ジルコニウムジクロリド、
ジメチルシリレン（２−メチル−４−トリメチルシリルシクロペンタジエニル）（２−（５−メチル−２−フリル）インデニル）ジルコニウムジクロリド、
ジメチルシリレン（２−エチル−４−ｉ−プロピルシクロペンタジエニル）（２−（５−メチル−２−フリル）インデニル）ジルコニウムジクロリド、
ジメチルシリレン（２，３，５−トリメチルシクロペンタジエニル）（２−（５−メチル−２−フリル）インデニル）ジルコニウムジクロリド、
ジメチルシリレン（２，５−ジメチル−３−ｔ−ブチルシクロペンタジエニル）（２−（５−メチル−２−フリル）インデニル）ジルコニウムジクロリド、
ジメチルシリレン（２，３，４，５−テトラメチルシクロペンタジエニル）（２−（５−メチル−２−フリル）インデニル）ジルコニウムジクロリド、
【０２１４】
ジメチルシリレン（シクロペンタジエニル）（２−（５−メチル−２−フリル）−４−フェニルインデニル）ジルコニウムジクロリド、
ジメチルシリレン（３−メチルシクロペンタジエニル）（２−（５−メチル−２−フリル）−４−フェニルインデニル）ジルコニウムジクロリド、
ジメチルシリレン（３−エチルシクロペンタジエニル）（２−（５−メチル−２−フリル）−４−フェニルインデニル）ジルコニウムジクロリド、
ジメチルシリレン（３−フェニルシクロペンタジエニル）（２−（５−メチル−２−フリル）−４−フェニルインデニル）ジルコニウムジクロリド、
ジメチルシリレン（３−ｔ−ブチルシクロペンタジエニル）（２−（５−メチル−２−フリル）−４−フェニルインデニル）ジルコニウムジクロリド、
ジメチルシリレン（３−（トリメチルシリル）シクロペンタジエニル）（２−（５−メチル−２−フリル）−４−フェニルインデニル）ジルコニウムジクロリド、
ジメチルシリレン（２，４−ジメチルシクロペンタジエニル）（２−（５−メチル−２−フリル）−４−フェニルインデニル）ジルコニウムジクロリド、
ジメチルシリレン（２−メチル−４−フェニルシクロペンタジエニル）（２−（５−メチル−２−フリル）−４−フェニルインデニル）ジルコニウムジクロリド、
ジメチルシリレン（２−メチル−４−（２−ナフチル）シクロペンタジエニル）（２−（５−メチル−２−フリル）−４−フェニルインデニル）ジルコニウムジクロリド、
ジメチルシリレン（２−メチル−４−ｔ−ブチルシクロペンタジエニル）（２−（５−メチル−２−フリル）−４−フェニルインデニル）ジルコニウムジクロリド、
ジメチルシリレン（２−メチル−４−トリメチシリルシクロペンタジエニル）（２−（５−メチル−２−フリル）−４−フェニルインデニル）ジルコニウムジクロリド、
ジメチルシリレン（２−エチル−４−ｉ−プロピルシクロペンタジエニル）（２−（５−メチル−２−フリル）−４−フェニルインデニル）ジルコニウムジクロリド、
ジメチルシリレン（２，３，５−トリメチルシクロペンタジエニル）（２−（５−メチル−２−フリル）−４−フェニルインデニル）ジルコニウムジクロリド、
ジメチルシリレン（２，５−ジメチル−３−ｔ−ブチルシクロペンタジエニル）（２−（５−メチル−２−フリル）−４−フェニルインデニル）ジルコニウムジクロリド、
ジメチルシリレン（２，３，４，５−テトラメチルシクロペンタジエニル）（２−（５−メチル−２−フリル）−４−フェニルインデニル）ジルコニウムジクロリド、
ジメチルシリレン（シクロペンタジエニル）（２−（４，５−ジメチル−２−フリル）−４−フェニルインデニル）ジルコニウムジクロリド、
ジメチルシリレン（３−メチルシクロペンタジエニル）（２−（４，５−ジメチル−２−フリル）−４−フェニルインデニル）ジルコニウムジクロリド、
ジメチルシリレン（３−フェニルシクロペンタジエニル）（２−（４，５−ジメチル−２−フリル）−４−フェニルインデニル）ジルコニウムジクロリド、
ジメチルシリレン（３−ｔ−ブチルシクロペンタジエニル）（２−（４，５−ジメチル−２−フリル）−４−フェニルインデニル）ジルコニウムジクロリド、
ジメチルシリレン（３−（トリメチルシリル）シクロペンタジエニル）（２−（４，５−ジメチル−２−フリル）−４−フェニルインデニル）ジルコニウムジクロリド、
ジメチルシリレン（２，４−ジメチルシクロペンタジエニル）（２−（４，５−ジメチル−２−フリル）−４−フェニルインデニル）ジルコニウムジクロリド、
【０２１５】
ジメチルシリレン（２−メチル−４−フェニルシクロペンタジエニル）（２−（４，５−ジメチル−２−フリル）−４−フェニルインデニル）ジルコニウムジクロリド、
ジメチルシリレン（２−メチル−４−ｔ−ブチルシクロペンタジエニル）（２−（４，５−ジメチル−２−フリル）−４−フェニルインデニル）ジルコニウムジクロリド、
ジメチルシリレン（２，３，５−トリメチルシクロペンタジエニル）（２−（４，５−ジメチル−２−フリル）−４−フェニルインデニル）ジルコニウムジクロリド、
ジメチルシリレン（２，３，４，５−テトラメチルシクロペンタジエニル）（２−（４，５−ジメチル−２−フリル）−４−フェニルインデニル）ジルコニウムジクロリド、
ジメチルシリレン（シクロペンタジエニル）（２−（５−ｔ−ブチル−２−フリル）−４−フェニルインデニル）ジルコニウムジクロリド、
ジメチルシリレン（３−メチルシクロペンタジエニル）（２−（５−ｔ−ブチル−２−フリル）−４−フェニルインデニル）ジルコニウムジクロリド、
ジメチルシリレン（３−フェニルシクロペンタジエニル）（２−（５−ｔ−ブチル−２−フリル）−４−フェニルインデニル）ジルコニウムジクロリド、
ジメチルシリレン（３−ｔ−ブチルシクロペンタジエニル）（２−（５−ｔ−ブチル−２−フリル）−４−フェニルインデニル）ジルコニウムジクロリド、
ジメチルシリレン（３−（トリメチルシリル）シクロペンタジエニル）（２−（５−ｔ−ブチル−２−フリル）−４−フェニルインデニル）ジルコニウムジクロリド、
ジメチルシリレン（２，４−ジメチルシクロペンタジエニル）（２−（５−ｔ−ブチル−２−フリル）−４−フェニルインデニル）ジルコニウムジクロリド、
ジメチルシリレン（２−メチル−４−フェニルシクロペンタジエニル）（２−（５−ｔ−ブチル−２−フリル）−４−フェニルインデニル）ジルコニウムジクロリド、
ジメチルシリレン（２−メチル−４−ｔ−ブチルシクロペンタジエニル）（２−（５−ｔ−ブチル−２−フリル）−４−フェニルインデニル）ジルコニウムジクロリド、
ジメチルシリレン（２，３，５−トリメチルシクロペンタジエニル）（２−（５−ｔ−ブチル−２−フリル）−４−フェニルインデニル）ジルコニウムジクロリド、
ジメチルシリレン（２，３，４，５−テトラメチルシクロペンタジエニル）（２−（５−ｔ−ブチル−２−フリル）−４−フェニルインデニル）ジルコニウムジクロリド、
ジメチルシリレン（シクロペンタジエニル）（２−（５−フェニル−２−フリル）−４−フェニルインデニル）ジルコニウムジクロリド、
ジメチルシリレン（３−メチルシクロペンタジエニル）（２−（５−フェニル−２−フリル）−４−フェニルインデニル）ジルコニウムジクロリド、
ジメチルシリレン（３−フェニルシクロペンタジエニル）（２−（５−フェニル−２−フリル）−４−フェニルインデニル）ジルコニウムジクロリド、
ジメチルシリレン（３−ｔ−ブチルシクロペンタジエニル）（２−（５−フェニル−２−フリル）−４−フェニルインデニル）ジルコニウムジクロリド、
ジメチルシリレン（３−（トリメチルシリル）シクロペンタジエニル）（２−（５−フェニル−２−フリル）−４−フェニルインデニル）ジルコニウムジクロリド、
ジメチルシリレン（２，４−ジメチルシクロペンタジエニル）（２−（５−フェニル−２−フリル）−４−フェニルインデニル）ジルコニウムジクロリド、
【０２１６】
ジメチルシリレン（２−メチル−４−フェニルシクロペンタジエニル）（２−（５−フェニル−２−フリル）−４−フェニルインデニル）ジルコニウムジクロリド、
ジメチルシリレン（２−メチル−４−ｔ−ブチルシクロペンタジエニル）（２−（５−フェニル−２−フリル）−４−フェニルインデニル）ジルコニウムジクロリド、
ジメチルシリレン（２，３，５−トリメチルシクロペンタジエニル）（２−（５−フェニル−２−フリル）−４−フェニルインデニル）ジルコニウムジクロリド、
ジメチルシリレン（２，３，４，５−テトラメチルシクロペンタジエニル）（２−（５−フェニル−２−フリル）−４−フェニルインデニル）ジルコニウムジクロリド、
ジメチルシリレン（シクロペンタジエニル）（２−（４，５−ベンゾ−２−フリル）−４−フェニルインデニル）ジルコニウムジクロリド、
ジメチルシリレン（３−メチルシクロペンタジエニル）（２−（４，５−ベンゾ−２−フリル）−４−フェニルインデニル）ジルコニウムジクロリド、
ジメチルシリレン（３−フェニルシクロペンタジエニル）（２−（４，５−ベンゾ−２−フリル）−４−フェニルインデニル）ジルコニウムジクロリド、
ジメチルシリレン（３−ｔ−ブチルシクロペンタジエニル）（２−（４，５−ベンゾ−２−フリル）−４−フェニルインデニル）ジルコニウムジクロリド、
ジメチルシリレン（３−（トリメチルシリル）シクロペンタジエニル）（２−（４，５−ベンゾ−２−フリル）−４−フェニルインデニル）ジルコニウムジクロリド、
ジメチルシリレン（２，４−ジメチルシクロペンタジエニル）（２−（４，５−ベンゾ−２−フリル）−４−フェニルインデニル）ジルコニウムジクロリド、
ジメチルシリレン（２−メチル−４−フェニルシクロペンタジエニル）（２−（４，５−ベンゾ−２−フリル）−４−フェニルインデニル）ジルコニウムジクロリド、
ジメチルシリレン（２−メチル−４−ｔ−ブチルシクロペンタジエニル）（２−（４，５−ベンゾ−２−フリル）−４−フェニルインデニル）ジルコニウムジクロリド、
ジメチルシリレン（２，３，５−トリメチルシクロペンタジエニル）（２−（４，５−ベンゾ−２−フリル）−４−フェニルインデニル）ジルコニウムジクロリド、
ジメチルシリレン（２，３，４，５−テトラメチルシクロペンタジエニル）（２−（４，５−ベンゾ−２−フリル）−４−フェニルインデニル）ジルコニウムジクロリド、
ジメチルシリレン（シクロペンタジエニル）（２−（５−メチル−２−フリル）−４−（４−ｔ−ブチルフェニル）インデニル）ジルコニウムジクロリド、
ジメチルシリレン（３−メチルシクロペンタジエニル）（２−（５−メチル−２−フリル）−４−（４−ｔ−ブチルフェニル）インデニル）ジルコニウムジクロリド、
ジメチルシリレン（３−フェニルシクロペンタジエニル）（２−（５−メチル−２−フリル）−４−（４−ｔ−ブチルフェニル）インデニル）ジルコニウムジクロリド、
ジメチルシリレン（３−ｔ−ブチルシクロペンタジエニル）（２−（５−メチル−２−フリル）−４−（４−ｔ−ブチルフェニル）インデニル）ジルコニウムジクロリド、
ジメチルシリレン（３−（トリメチルシリル）シクロペンタジエニル）（２−（５−メチル−２−フリル）−４−（４−ｔ−ブチルフェニル）インデニル）ジルコニウムジクロリド、
【０２１７】
ジメチルシリレン（２，４−ジメチルシクロペンタジエニル）（２−（５−メチル−２−フリル）−４−（４−ｔ−ブチルフェニル）インデニル）ジルコニウムジクロリド、
ジメチルシリレン（２−メチル−４−フェニルシクロペンタジエニル）（２−（５−メチル−２−フリル）−４−（４−ｔ−ブチルフェニル）インデニル）ジルコニウムジクロリド、
ジメチルシリレン（２−メチル−４−ｔ−ブチルシクロペンタジエニル）（２−（５−メチル−２−フリル）−４−（４−ｔ−ブチルフェニル）インデニル）ジルコニウムジクロリド、
ジメチルシリレン（２，３，５−トリメチルシクロペンタジエニル）（２−（５−メチル−２−フリル）−４−（４−ｔ−ブチルフェニル）インデニル）ジルコニウムジクロリド、
ジメチルシリレン（２，３，４，５−テトラメチルシクロペンタジエニル）（２−（５−メチル−２−フリル）−４−（４−ｔ−ブチルフェニル）インデニル）ジルコニウムジクロリド、
ジメチルシリレン（シクロペンタジエニル）（２−（５−メチル−２−フリル）−４−（４−ｉ−プロピルフェニル）インデニル）ジルコニウムジクロリド、
ジメチルシリレン（３−メチルシクロペンタジエニル）（２−（５−メチル−２−フリル）−４−（４−ｉ−プロピルフェニル）インデニル）ジルコニウムジクロリド、
ジメチルシリレン（３−フェニルシクロペンタジエニル）（２−（５−メチル−２−フリル）−４−（４−ｉ−プロピルフェニル）インデニル）ジルコニウムジクロリド、
ジメチルシリレン（３−ｔ−ブチルシクロペンタジエニル）（２−（５−メチル−２−フリル）−４−（４−ｉ−プロピルフェニル）インデニル）ジルコニウムジクロリド、
ジメチルシリレン（３−（トリメチルシリル）シクロペンタジエニル）（２−（５−メチル−２−フリル）−４−（４−ｉ−プロピルフェニル）インデニル）ジルコニウムジクロリド、
ジメチルシリレン（２，４−ジメチルシクロペンタジエニル）（２−（５−メチル−２−フリル）−４−（４−ｉ−プロピルフェニル）インデニル）ジルコニウムジクロリド、
ジメチルシリレン（２−メチル−４−フェニルシクロペンタジエニル）（２−（５−メチル−２−フリル）−４−（４−ｉ−プロピルフェニル）インデニル）ジルコニウムジクロリド、
【０２１８】
ジメチルシリレン（２−メチル−４−ｔ−ブチルシクロペンタジエニル）（２−（５−メチル−２−フリル）−４−（４−ｉ−プロピルフェニル）インデニル）ジルコニウムジクロリド、
ジメチルシリレン（２，３，５−トリメチルシクロペンタジエニル）（２−（５−メチル−２−フリル）−４−（４−ｉ−プロピルフェニル）インデニル）ジルコニウムジクロリド、
ジメチルシリレン（２，３，４，５−テトラメチルシクロペンタジエニル）（２−（５−メチル−２−フリル）−４−（４−ｉ−プロピルフェニル）インデニル）ジルコニウムジクロリド、
ジメチルシリレン（シクロペンタジエニル）（２−（５−メチル−２−フリル）−４−（４−クロロフェニル）インデニル）ジルコニウムジクロリド、
ジメチルシリレン（３−メチルシクロペンタジエニル）（２−（５−メチル−２−フリル）−４−（４−クロロフェニル）インデニル）ジルコニウムジクロリド、
ジメチルシリレン（３−フェニルシクロペンタジエニル）（２−（５−メチル−２−フリル）−４−（４−クロロフェニル）インデニル）ジルコニウムジクロリド、
ジメチルシリレン（３−ｔ−ブチルシクロペンタジエニル）（２−（５−メチル−２−フリル）−４−（４−クロロフェニル）インデニル）ジルコニウムジクロリド、
ジメチルシリレン（３−（トリメチルシリル）シクロペンタジエニル）（２−（５−メチル−２−フリル）−４−（４−クロロフェニル）インデニル）ジルコニウムジクロリド、
ジメチルシリレン（２，４−ジメチルシクロペンタジエニル）（２−（５−メチル−２−フリル）−４−（４−クロロフェニル）インデニル）ジルコニウムジクロリド、
ジメチルシリレン（２−メチル−４−フェニルシクロペンタジエニル）（２−（５−メチル−２−フリル）−４−（４−クロロフェニル）インデニル）ジルコニウムジクロリド、
ジメチルシリレン（２−メチル−４−ｔ−ブチルシクロペンタジエニル）（２−（５−メチル−２−フリル）−４−（４−クロロフェニル）インデニル）ジルコニウムジクロリド、
ジメチルシリレン（２，３，５−トリメチルシクロペンタジエニル）（２−（５−メチル−２−フリル）−４−（４−クロロフェニル）インデニル）ジルコニウムジクロリド、
ジメチルシリレン（２，３，４，５−テトラメチルシクロペンタジエニル）（２−（５−メチル−２−フリル）−４−（４−クロロフェニル）インデニル）ジルコニウムジクロリド、
ジメチルシリレン（シクロペンタジエニル）（２−（５−メチル−２−フリル）−４−（３，５−ジ−ｔ−ブチルフェニル）インデニル）ジルコニウムジクロリド、
ジメチルシリレン（３−メチルシクロペンタジエニル）（２−（５−メチル−２−フリル）−４−（３，５−ジ−ｔ−ブチルフェニル）インデニル）ジルコニウムジクロリド、
ジメチルシリレン（３−フェニルシクロペンタジエニル）（２−（５−メチル−２−フリル）−４−（３，５−ジ−ｔ−ブチルフェニル）インデニル）ジルコニウムジクロリド、
ジメチルシリレン（３−ｔ−ブチルシクロペンタジエニル）（２−（５−メチル−２−フリル）−４−（３，５−ジ−ｔ−ブチルフェニル）インデニル）ジルコニウムジクロリド、
ジメチルシリレン（３−（トリメチルシリル）シクロペンタジエニル）（２−（５−メチル−２−フリル）−４−（３，５−ジ−ｔ−ブチルフェニル）インデニル）ジルコニウムジクロリド、
【０２１９】
ジメチルシリレン（２，４−ジメチルシクロペンタジエニル）（２−（５−メチル−２−フリル）−４−（３，５−ジ−ｔ−ブチルフェニル）インデニル）ジルコニウムジクロリド、
ジメチルシリレン（２−メチル−４−フェニルシクロペンタジエニル）（２−（５−メチル−２−フリル）−４−（３，５−ジ−ｔ−ブチルフェニル）インデニル）ジルコニウムジクロリド、
ジメチルシリレン（２−メチル−４−ｔ−ブチルシクロペンタジエニル）（２−（５−メチル−２−フリル）−４−（３，５−ジ−ｔ−ブチルフェニル）インデニル）ジルコニウムジクロリド、
ジメチルシリレン（２，３，５−トリメチルシクロペンタジエニル）（２−（５−メチル−２−フリル）−４−（３，５−ジ−ｔ−ブチルフェニル）インデニル）ジルコニウムジクロリド、
ジメチルシリレン（２，３，４，５−テトラメチルシクロペンタジエニル）（２−（５−メチル−２−フリル）−４−（３，５−ジ−ｔ−ブチルフェニル）インデニル）ジルコニウムジクロリド、
ジメチルシリレン（シクロペンタジエニル）（２−（５−メチル−２−フリル）−４−（２−メチルフェニル）インデニル）ジルコニウムジクロリド、
ジメチルシリレン（３−メチルシクロペンタジエニル）（２−（５−メチル−２−フリル）−４−（２−メチルフェニル）インデニル）ジルコニウムジクロリド、
ジメチルシリレン（３−フェニルシクロペンタジエニル）（２−（５−メチル−２−フリル）−４−（２−メチルフェニル）インデニル）ジルコニウムジクロリド、
ジメチルシリレン（３−ｔ−ブチルシクロペンタジエニル）（２−（５−メチル−２−フリル）−４−（２−メチルフェニル）インデニル）ジルコニウムジクロリド、
ジメチルシリレン（３−（トリメチルシリル）シクロペンタジエニル）（２−（５−メチル−２−フリル）−４−（２−メチルフェニル）インデニル）ジルコニウムジクロリド、
ジメチルシリレン（２，４−ジメチルシクロペンタジエニル）（２−（５−メチル−２−フリル）−４−（２−メチルフェニル）インデニル）ジルコニウムジクロリド、
ジメチルシリレン（２−メチル−４−フェニルシクロペンタジエニル）（２−（５−メチル−２−フリル）−４−（２−メチルフェニル）インデニル）ジルコニウムジクロリド、
ジメチルシリレン（２−メチル−４−ｔ−ブチルシクロペンタジエニル）（２−（５−メチル−２−フリル）−４−（２−メチルフェニル）インデニル）ジルコニウムジクロリド、
ジメチルシリレン（２，３，５−トリメチルシクロペンタジエニル）（２−（５−メチル−２−フリル）−４−（２−メチルフェニル）インデニル）ジルコニウムジクロリド、
ジメチルシリレン（２，３，４，５−テトラメチルシクロペンタジエニル）（２−（５−メチル−２−フリル）−４−（２−メチルフェニル）インデニル）ジルコニウムジクロリド、
【０２２０】
ジメチルシリレン（シクロペンタジエニル）（２−（５−メチル−２−フリル）−３−メチル−４−フェニルインデニル）ジルコニウムジクロリド、
ジメチルシリレン（３−メチルシクロペンタジエニル）（２−（５−メチル−２−フリル）−３−メチル−４−フェニルインデニル）ジルコニウムジクロリド、
ジメチルシリレン（３−ｔ−ブチルシクロペンタジエニル）（２−（５−メチル−２−フリル）−３−メチル−４−フェニルインデニル）ジルコニウムジクロリド、
ジメチルシリレン（２，４−ジメチルシクロペンタジエニル）（２−（５−メチル−２−フリル）−３−メチル−４−フェニルインデニル）ジルコニウムジクロリド、
ジメチルシリレン（２−メチル−４−フェニルシクロペンタジエニル）（２−（５−メチル−２−フリル）−３−メチル−４−フェニルインデニル）ジルコニウムジクロリド、
ジメチルシリレン（２−メチル−４−ｔ−ブチルシクロペンタジエニル）（２−（５−メチル−２−フリル）−３−メチル−４−フェニルインデニル）ジルコニウムジクロリド、
ジメチルシリレン（２，３，５−トリメチルシクロペンタジエニル）（２−（５−メチル−２−フリル）−３−メチル−４−フェニルインデニル）ジルコニウムジクロリド、
ジメチルシリレン（２，３，４，５−テトラメチルシクロペンタジエニル）（２−（５−メチル−２−フリル）−３−メチル−４−フェニルインデニル）ジルコニウムジクロリド、
ジメチルシリレン（シクロペンタジエニル）（２−（５−メチル−２−フリル）−３−ｎ−ブチル−４−フェニルインデニル）ジルコニウムジクロリド、
ジメチルシリレン（３−メチルシクロペンタジエニル）（２−（５−メチル−２−フリル）−３−ｎ−ブチル−４−フェニルインデニル）ジルコニウムジクロリド、
ジメチルシリレン（３−ｔ−ブチルシクロペンタジエニル）（２−（５−メチル−２−フリル）−３−ｎ−ブチル−４−フェニルインデニル）ジルコニウムジクロリド、
ジメチルシリレン（２，４−ジメチルシクロペンタジエニル）（２−（５−メチル−２−フリル）−３−ｎ−ブチル−４−フェニルインデニル）ジルコニウムジクロリド、
ジメチルシリレン（２−メチル−４−フェニルシクロペンタジエニル）（２−（５−メチル−２−フリル）−３−ｎ−ブチル−４−フェニルインデニル）ジルコニウムジクロリド、
ジメチルシリレン（２−メチル−４−ｔ−ブチルシクロペンタジエニル）（２−（５−メチル−２−フリル）−３−ｎ−ブチル−４−フェニルインデニル）ジルコニウムジクロリド、
【０２２１】
ジメチルシリレン（２，３，５−トリメチルシクロペンタジエニル）（２−（５−メチル−２−フリル）−３−ｎ−ブチル−４−フェニルインデニル）ジルコニウムジクロリド、
ジメチルシリレン（２，３，４，５−テトラメチルシクロペンタジエニル）（２−（５−メチル−２−フリル）−３−ｎ−ブチル−４−フェニルインデニル）ジルコニウムジクロリド、
ジメチルシリレン（シクロペンタジエニル）（２−（５−メチル−２−フリル）−３−ｓ−ブチル−４−フェニルインデニル）ジルコニウムジクロリド、
ジメチルシリレン（３−メチルシクロペンタジエニル）（２−（５−メチル−２−フリル）−３−ｓ−ブチル−４−フェニルインデニル）ジルコニウムジクロリド、
ジメチルシリレン（３−ｔ−ブチルシクロペンタジエニル）（２−（５−メチル−２−フリル）−３−ｓ−ブチル−４−フェニルインデニル）ジルコニウムジクロリド、
ジメチルシリレン（２，４−ジメチルシクロペンタジエニル）（２−（５−メチル−２−フリル）−３−ｓ−ブチル−４−フェニルインデニル）ジルコニウムジクロリド、
ジメチルシリレン（２−メチル−４−フェニルシクロペンタジエニル）（２−（５−メチル−２−フリル）−３−ｓ−ブチル−４−フェニルインデニル）ジルコニウムジクロリド、
ジメチルシリレン（２−メチル−４−ｔ−ブチルシクロペンタジエニル）（２−（５−メチル−２−フリル）−３−ｓ−ブチル−４−フェニルインデニル）ジルコニウムジクロリド、
ジメチルシリレン（２，３，５−トリメチルシクロペンタジエニル）（２−（５−メチル−２−フリル）−３−ｓ−ブチル−４−フェニルインデニル）ジルコニウムジクロリド、
ジメチルシリレン（２，３，４，５−テトラメチルシクロペンタジエニル）（２−（５−メチル−２−フリル）−３−ｓ−ブチル−４−フェニルインデニル）ジルコニウムジクロリド、等や、
公開特許平６−８７９２２号公報、公開特許平８−９２３０８号公報、公開特許平９−８７３１４号公報、公開特許平７−２２４０７９号公報、公開特許２００５−３３６０９２号公報、等、既出文献に記載のあるもののうち、上記一般式（７）、一般式（９）に属するジルコニウム化合物であって、少なくとも該副環を有するシクロペンタジエニル環の２位が上記含酸素炭化水素基等で置換されているもの
、等が挙げられる。
【０２２２】
本発明に係わる必須成分（Ａ−２）であるメタロセン化合物の合成例を以下に示すが、これらの合成方法に、特に限定されない。
例えば、インデン化合物をリチオ化した後、ジクロロシラン化合物と反応させ、続いてシクロペンタジエニルリチウムと反応させることで配位子が得られる。得られた配位子をテトラキス（アルキルアミド）ジルコニウム、続いてトリメチルシリルクロリドと反応させる方法、または、得られた配位子をリチオ化し、続いて四塩化ジルコニウムと反応させる方法などが挙げられる。
【０２２３】
３．必須成分（Ｂ）
本発明のオレフィン重合用触媒成分では、必須成分（Ｂ）として、必須成分（Ａ−１）および必須成分（Ａ−２）のメタロセン化合物（以下、両者を総称して、必須成分（Ａ）または単にＡと記すこともある。）と反応してカチオン性メタロセン化合物を生成させる化合物（以下、成分（Ｂ）または単にＢと記すこともある。）を含み、好ましくは、必須成分（Ｂ）および微粒子担体（好ましい成分（Ｃ）、以下、単にＣと記すこともある。）を含む。
【０２２４】
メタロセン化合物（Ａ）と反応してカチオン性メタロセン化合物を形成する化合物（Ｂ）の一つとして、有機アルミニウムオキシ化合物が挙げられる。
上記有機アルミニウムオキシ化合物は、分子中に、Ａｌ−Ｏ−Ａｌ結合を有し、その結合数は通常１〜１００、好ましくは１〜５０個の範囲にある。このような有機アルミニウムオキシ化合物は、通常、有機アルミニウム化合物と水とを反応させて得られる生成物である。
有機アルミニウムと水との反応は、通常、不活性炭化水素（溶媒）中で行われる。不活性炭化水素としては、ペンタン、ヘキサン、ヘプタン、シクロヘキサン、メチルシクロヘキサン、ベンゼン、トルエン、キシレン等の脂肪族炭化水素、脂環族炭化水素及び芳香族炭化水素が使用できるが、脂肪族炭化水素又は芳香族炭化水素を使用することが好ましい。
【０２２５】
有機アルミニウムオキシ化合物の調製に用いる有機アルミニウム化合物は、下記一般式（１１）で表される化合物がいずれも使用可能であるが、好ましくはトリアルキルアルミニウムが使用される。
Ｒ２３ｔＡｌＸ２１３−ｔ・・・式（１１）
（式中、Ｒ２３は、炭素数１〜１８、好ましくは１〜１２のアルキル基、アルケニル基、アリール基、アラルキル基等の炭化水素基を示し、Ｘ２１は、水素原子又はハロゲン原子を示し、ｔは、１≦ｔ≦３の整数を示す。）
【０２２６】
トリアルキルアルミニウムのアルキル基は、メチル基、エチル基、プロピル基、イソプロピル基、ブチル基、イソブチル基、ペンチル基、ヘキシル基、オクチル基、デシル基、ドデシル基等のいずれでも差し支えないが、メチル基であることが特に好ましい。
上記有機アルミニウム化合物は、２種以上混合して使用することもできる。
【０２２７】
水と有機アルミニウム化合物との反応比（水／Ａｌモル比）は、０．２５／１〜１．２／１、特に、０．５／１〜１／１であることが好ましく、反応温度は、通常−７０〜１００℃、好ましくは−２０〜２０℃の範囲にある。反応時間は、通常５分〜２４時間、好ましくは１０分〜５時間の範囲で選ばれる。反応に要する水として、単なる水のみならず、硫酸銅水和物、硫酸アルミニウム水和物等に含まれる結晶水や反応系中に水が生成しうる成分も利用することもできる。
なお、上記した有機アルミニウムオキシ化合物のうち、アルキルアルミニウムと水とを反応させて得られるものは、通常、アルミノキサンと呼ばれ、特にメチルアルミノキサン（実質的にメチルアルミノキサン（ＭＡＯ）からなるものを含む）は、有機アルミニウムオキシ化合物として、好適である。
もちろん、有機アルミニウムオキシ化合物として、上記した各有機アルミニウムオキシ化合物の２種以上を組み合わせて使用することもでき、また、前記有機アルミニウムオキシ化合物を前述の不活性炭化水素溶媒に溶液または分散させた溶液としたものを用いても良い。
【０２２８】
本発明のオレフィン重合用触媒成分の成分（Ｂ）として、有機アルミニウムオキシ化合物を用いると、得られるエチレン系重合体の歪硬化度（λｍａｘ）が大きくなったり、高分子量成分含有量の尺度であるＭｚ／Ｍｗ（ここで、ＭｚはＧＰＣで測定されるＺ平均分子量、Ｍｗは同重量平均分子量を示す。）が大きくなって、成形性がより改善されるので好ましい。
【０２２９】
また、メタロセン化合物（Ａ）と反応してカチオン性メタロセン化合物を形成する化合物（Ｂ）の他の具体例として、ボラン化合物やボレート化合物が挙げられる。
上記ボラン化合物をより具体的に表すと、トリフェニルボラン、トリ（ｏ−トリル）ボラン、トリ（ｐ−トリル）ボラン、トリ（ｍ−トリル）ボラン、トリ（ｏ−フルオロフェニル）ボラン、トリス（ｐ−フルオロフェニル）ボラン、トリス（ｍ−フルオロフェニル）ボラン、トリス（２，５−ジフルオロフェニル）ボラン、トリス（３，５−ジフルオロフェニル）ボラン、トリス（４−トリフルオロメチルフェニル）ボラン、トリス（３，５―ジトリフルオロメチルフェニル）ボラン、トリス（２，６−ジトリフルオロメチルフェニル）ボラン、トリス（ペンタフルオロフェニル）ボラン、トリス（パーフルオロナフチル）ボラン、トリス（パーフルオロビフェニル）、トリス（パーフルオロアントリル）ボラン、トリス（パーフルオロビナフチル）ボランなどが挙げられる。
【０２３０】
これらの中でも、トリス（３，５―ジトリフルオロメチルフェニル）ボラン、トリス（２，６−ジトリフルオロメチルフェニル）ボラン、トリス（ペンタフルオロフェニル）ボラン、トリス（パーフルオロナフチル）ボラン、トリス（パーフルオロビフェニル）ボラン、トリス（パーフルオロアントリル）ボラン、トリス（パーフルオロビナフチル）ボランがより好ましく、さらに好ましくはトリス（２，６−ジトリフルオロメチルフェニル）ボラン、トリス（ペンタフルオロフェニル）ボラン、トリス（パーフルオロナフチル）ボラン、トリス（パーフルオロビフェニル）ボランが好ましい化合物として例示される。
【０２３１】
また、ボレート化合物を具体的に表すと、第１の例は、次の一般式（１２）で示される化合物である。
［Ｌ１−Ｈ］＋［ＢＲ２４Ｒ２５Ｘ３１Ｘ３２］−・・・式（１２）
【０２３２】
式（１２）中、Ｌ１は、中性ルイス塩基であり、Ｈは、水素原子であり、［Ｌ１−Ｈ］は、アンモニウム、アニリニウム、ホスフォニウム等のブレンステッド酸である。
アンモニウムとしては、トリメチルアンモニウム、トリエチルアンモニウム、トリプロピルアンモニウム、トリブチルアンモニウム、トリ（ｎ−ブチル）アンモニウムなどのトリアルキル置換アンモニウム、ジ（ｎ−プロピル）アンモニウム、ジシクロヘキシルアンモニウムなどのジアルキルアンモニウムを例示できる。
【０２３３】
また、アニリニウムとしては、Ｎ，Ｎ−ジメチルアニリニウム、Ｎ，Ｎ−ジエチルアニリニウム、Ｎ，Ｎ−２，４，６−ペンタメチルアニリニウムなどのＮ，Ｎ−ジアルキルアニリニウムが例示できる。
さらに、ホスフォニウムとしては、トリフェニルホスフォニウム、トリブチルホスホニウム、トリ（メチルフェニル）ホスフォニウム、トリ（ジメチルフェニル）ホスフォニウムなどのトリアリールホスフォニウム、トリアルキルホスフォニウムが挙げられる。
【０２３４】
また、式（１２）中、Ｒ２４およびＲ２５は、６〜２０、好ましくは６〜１６の炭素原子を含む、同じか又は異なる芳香族又は置換芳香族炭化水素基で、架橋基によって互いに連結されていてもよく、置換芳香族炭化水素基の置換基としては、メチル基、エチル基、プロピル基、イソプロピル基等に代表されるアルキル基やフッ素、塩素、臭素、ヨウ素等のハロゲンが好ましい。
さらに、Ｘ３１及びＸ３２は、ハイドライド基、ハライド基、１〜２０の炭素原子を含む炭化水素基、１個以上の水素原子がハロゲン原子によって置換された１〜２０の炭素原子を含む置換炭化水素基である。
【０２３５】
上記一般式（１２）で表される化合物の具体例としては、トリブチルアンモニウムテトラ（ペンタフルオロフェニル）ボレート、トリブチルアンモニウムテトラ（２，６−ジトリフルオロメチルフェニル）ボレート、トリブチルアンモニウムテトラ（３，５−ジトリフルオロメチルフェニル）ボレート、トリブチルアンモニウムテトラ（２，６−ジフルオロフェニル）ボレート、トリブチルアンモニウムテトラ（パーフルオロナフチル）ボレート、ジメチルアニリニウムテトラ（ペンタフルオロフェニル）ボレート、ジメチルアニリニウムテトラ（２，６−ジトリフルオロメチルフェニル）ボレート、ジメチルアニリニウムテトラ（３，５−ジトリフルオロメチルフェニル）ボレート、ジメチルアニリニウムテトラ（２，６−ジフルオロフェニル）ボレート、ジメチルアニリニウムテトラ（パーフルオロナフチル）ボレート、トリフェニルホスホニウムテトラ（ペンタフルオロフェニル）ボレート、トリフェニルホスホニウムテトラ（２，６−ジトリフルオロメチルフェニル）ボレート、トリフェニルホスホニウムテトラ（３，５−ジトリフルオロメチルフェニル）ボレート、トリフェニルホスホニウムテトラ（２，６−ジフルオロフェニル）ボレート、トリフェニルホスホニウムテトラ（パーフルオロナフチル）ボレート、トリメチルアンモニウムテトラ（２，６−ジトリフルオロメチルフェニル）ボレート、トリエチルアンモニウムテトラ（ペンタフルオロフェニル）ボレート、トリエチルアンモニウムテトラ（２，６−ジトリフルオロメチルフェニル）ボレート、トリエチルアンモニウムテトラ（パーフルオロナフチル）ボレート、トリプロピルアンモニウムテトラ（ペンタフルオロフェニル）ボレート、トリプロピルアンモニウムテトラ（２，６−ジトリフルオロメチルフェニル）ボレート、トリプロピルアンモニウムテトラ（パーフルオロナフチル）ボレート、ジ（１−プロピル）アンモニウムテトラ（ペンタフルオロフェニル）ボレート、ジシクロヘキシルアンモニウムテトラフェニルボレートなどを例示することができる。
【０２３６】
これらの中でも、トリブチルアンモニウムテトラ（ペンタフルオロフェニル）ボレート、トリブチルアンモニウムテトラ（２，６−ジトリフルオロメチルフェニル）ボレート、トリブチルアンモニウムテトラ（３，５−ジトリフルオロメチルフェニル）ボレート、トリブチルアンモニウムテトラ（パーフルオロナフチル）ボレート、ジメチルアニリニウムテトラ（ペンタフルオロフェニル）ボレート、ジメチルアニリニウムテトラ（２，６−ジトリフルオロメチルフェニル）ボレート、ジメチルアニリニウムテトラ（３，５−ジトリフルオロメチルフェニル）ボレート、ジメチルアニリニウムテトラ（パーフルオロナフチル）ボレートが好ましい。
【０２３７】
また、ボレート化合物の第２の例は、次の一般式（１３）で表される。
［Ｌ２］＋［ＢＲ２６Ｒ２７Ｘ４１Ｘ４２］−・・・式（１３）
【０２３８】
式（１３）中、Ｌ２は、カルボカチオン、メチルカチオン、エチルカチオン、プロピルカチオン、イソプロピルカチオン、ブチルカチオン、イソブチルカチオン、ｔｅｒｔ−ブチルカチオン、ペンチルカチオン、トロピニウムカチオン、ベンジルカチオン、トリチルカチオン、ナトリウムカチオン、プロトン等が挙げられる。また、Ｒ２６、Ｒ２７、Ｘ４１及びＸ４２は、前記一般式（１２）における定義と同じである。
【０２３９】
上記化合物の具体例としては、トリチルテトラフェニルボレート、トリチルテトラ（ｏ−トリル）ボレート、トリチルテトラ（ｐ−トリル）ボレート、トリチルテトラ（ｍ−トリル）ボレート、トリチルテトラ（ｏ−フルオロフェニル）ボレート、トリチルテトラ（ｐ−フルオロフェニル）ボレート、トリチルテトラ（ｍ−フルオロフェニル）ボレート、トリチルテトラ（３，５−ジフルオロフェニル）ボレート、トリチルテトラ（ペンタフルオロフェニル）ボレート、トリチルテトラ（２，６−ジトリフルオロメチルフェニル）ボレート、トリチルテトラ（３，５−ジトリフルオロメチルフェニル）ボレート、トリチルテトラ（パーフルオロナフチル）ボレート、トロピニウムテトラフェニルボレート、トロピニウムテトラ（ｏ−トリル）ボレート、トロピニウムテトラ（ｐ−トリル）ボレート、トロピニウムテトラ（ｍ−トリル）ボレート、トロピニウムテトラ（ｏ−フルオロフェニル）ボレート、トロピニウムテトラ（ｐ−フルオロフェニル）ボレート、トロピニウムテトラ（ｍ−フルオロフェニル）ボレート、トロピニウムテトラ（３，５−ジフルオロフェニル）ボレート、トロピニウムテトラ（ペンタフルオロフェニル）ボレート、トロピニウムテトラ（２，６−ジトリフルオロメチルフェニル）ボレート、トロピニウムテトラ（３，５−ジトリフルオロメチルフェニル）ボレート、トロピニウムテトラ（パーフルオロナフチル）ボレート、ＮａＢＰｈ４、ＮａＢ（ｏ−ＣＨ３−Ｐｈ）４、ＮａＢ（ｐ−ＣＨ３−Ｐｈ）４、ＮａＢ（ｍ−ＣＨ３−Ｐｈ）４、ＮａＢ（ｏ−Ｆ−Ｐｈ）４、ＮａＢ（ｐ−Ｆ−Ｐｈ）４、ＮａＢ（ｍ−Ｆ−Ｐｈ）４、ＮａＢ（３，５−Ｆ２−Ｐｈ）４、ＮａＢ（Ｃ６Ｆ５）４、ＮａＢ（２，６−（ＣＦ３）２−Ｐｈ）４、ＮａＢ（３，５−（ＣＦ３）２−Ｐｈ）４、ＮａＢ（Ｃ１０Ｆ７）４、Ｈ＋ＢＰｈ４・２ジエチルエーテル、Ｈ＋Ｂ（３，５−Ｆ２−Ｐｈ）４・２ジエチルエーテル、Ｈ＋Ｂ（Ｃ６Ｆ５）４−・２ジエチルエーテル、Ｈ＋Ｂ（２，６−（ＣＦ３）２−Ｐｈ）４・２ジエチルエーテル、Ｈ＋Ｂ（３，５−（ＣＦ３）２−Ｐｈ）４・２ジエチルエーテル、Ｈ＋Ｂ（Ｃ１０Ｈ７）４・２ジエチルエーテルを例示することができる。
【０２４０】
これらの中でも、トリチルテトラ（ペンタフルオロフェニル）ボレート、トリチルテトラ（２，６−ジトリフルオロメチルフェニル）ボレート、トリチルテトラ（３，５−ジトリフルオロメチルフェニル）ボレート、トリチルテトラ（パーフルオロナフチル）ボレート、トロピニウムテトラ（ペンタフルオロフェニル）ボレート、トロピニウムテトラ（２，６−ジトリフルオロメチルフェニル）ボレート、トロピニウムテトラ（３，５−ジトリフルオロメチルフェニル）ボレート、トロピニウムテトラ（パーフルオロナフチル）ボレート、ＮａＢ（Ｃ６Ｆ５）４、ＮａＢ（２，６−（ＣＦ３）２−Ｐｈ）４、ＮａＢ（３，５−（ＣＦ３）２−Ｐｈ）４、ＮａＢ（Ｃ１０Ｆ７）４、Ｈ＋Ｂ（Ｃ６Ｆ５）４−・２ジエチルエーテル、Ｈ＋Ｂ（２，６−（ＣＦ３）２−Ｐｈ）４・２ジエチルエーテル、Ｈ＋Ｂ（３，５−（ＣＦ３）２−Ｐｈ）４・２ジエチルエーテル、Ｈ＋Ｂ（Ｃ１０Ｈ７）４・２ジエチルエーテルが好ましい。
【０２４１】
さらに好ましくは、これらの中でもトリチルテトラ（ペンタフルオロフェニル）ボレート、トリチルテトラ（２，６−ジトリフルオロメチルフェニル）ボレート、トロピニウムテトラ（ペンタフルオロフェニル）ボレート、トロピニウムテトラ（２，６−ジトリフルオロメチルフェニル）ボレート、ＮａＢ（Ｃ６Ｆ５）４、ＮａＢ（２，６−（ＣＦ３）２−Ｐｈ）４、Ｈ＋Ｂ（Ｃ６Ｆ５）４−・２ジエチルエーテル、Ｈ＋Ｂ（２，６−（ＣＦ３）２−Ｐｈ）４・２ジエチルエーテル、Ｈ＋Ｂ（３，５−（ＣＦ３）２−Ｐｈ）４・２ジエチルエーテル、Ｈ＋Ｂ（Ｃ１０Ｈ７）４・２ジエチルエーテルが挙げられる。
【０２４２】
触媒成分（Ｂ）として、ボラン化合物やボレート化合物を用いると、重合活性や共重合性が高くなるので、長鎖分岐を有するエチレン系重合体の生産性が向上する。
また、オレフィン重合用触媒の成分（Ｂ）として、前記の有機アルミニウムオキシ化合物と、上記ボラン化合物やボレート化合物との混合物を用いることもできる。さらに、上記ボラン化合物やボレート化合物は、２種以上混合して使用することもできる。
また、メタロセン化合物（Ａ）と反応してカチオン性メタロセン化合物を形成する化合物（Ｂ）の他の具体例として、例えば、特許公開平８−１２７６１３号公報等に記載された粘土、粘土鉱物、イオン交換性層状化合物、無機ケイ酸塩や、特許公表２００２−５１５５２２号公報等に記載された固体酸化物化合物等、前記の有機アルミニウムオキシ化合物や、上記ボラン化合物やボレート化合物と同様の作用を有する化合物もこれらと同様に使用することが出来る。
【０２４３】
３．好ましい成分（Ｃ）
本発明のオレフィン重合用触媒成分の好ましい成分（Ｃ）である微粒子担体としては、無機物担体、粒子状ポリマー担体またはこれらの混合物が挙げられる。無機物担体は、金属、金属酸化物、金属塩化物、金属炭酸塩、炭素質物、またはこれらの混合物が使用可能である。
無機物担体に用いることができる好適な金属としては、例えば、鉄、アルミニウム、ニッケルなどが挙げられる。
【０２４４】
また、金属酸化物としては、周期表１〜１４族の元素の単独酸化物または複合酸化物が挙げられ、例えば、ＳｉＯ２、Ａｌ２Ｏ３、ＭｇＯ、ＣａＯ、Ｂ２Ｏ３、ＴｉＯ２、ＺｒＯ２、Ｆｅ２Ｏ３、Ａｌ２Ｏ３・ＭｇＯ、Ａｌ２Ｏ３・ＣａＯ、Ａｌ２Ｏ３・ＳｉＯ２、Ａｌ２Ｏ３・ＭｇＯ・ＣａＯ、Ａｌ２Ｏ３・ＭｇＯ・ＳｉＯ２、Ａｌ２Ｏ３・ＣｕＯ、Ａｌ２Ｏ３・Ｆｅ２Ｏ３、Ａｌ２Ｏ３・ＮｉＯ、ＳｉＯ２・ＭｇＯなどの天然または合成の各種単独酸化物または複合酸化物を例示することができる。
ここで、上記の式は、分子式ではなく、組成のみを表すものであって、本発明において用いられる複合酸化物の構造および成分比率は特に限定されるものではない。
また、本発明において用いる金属酸化物は、少量の水分を吸収していても差し支えなく、少量の不純物を含有していても差し支えない。
【０２４５】
金属塩化物としては、例えば、アルカリ金属、アルカリ土類金属の塩化物が好ましく、具体的にはＭｇＣｌ２、ＣａＣｌ２などが特に好適である。
金属炭酸塩としては、アルカリ金属、アルカリ土類金属の炭酸塩が好ましく、具体的には、炭酸マグネシウム、炭酸カルシウム、炭酸バリウムなどが挙げられる。
炭素質物としては、例えば、カーボンブラック、活性炭などが挙げられる。
以上の無機物担体は、いずれも本発明に好適に用いることができるが、特に金属酸化物、シリカ、アルミナなどの使用が好ましい。
【０２４６】
これら無機物担体は、通常、２００〜８００℃、好ましくは４００〜６００℃で空気中または窒素、アルゴン等の不活性ガス中で焼成して、表面水酸基の量を０．８〜１．５ｍｍｏｌ／ｇに調節して用いるのが好ましい。
これら無機物担体の性状としては、特に制限はないが、通常、平均粒径は５〜２００μｍ、好ましくは１０〜１５０μｍ、平均細孔径は２０〜１０００Å、好ましくは５０〜５００Å、比表面積は１５０〜１０００ｍ２／ｇ、好ましくは２００〜７００ｍ２／ｇ、細孔容積は０．３〜２．５ｃｍ３／ｇ、好ましくは０．５〜２．０ｃｍ３／ｇ、見掛比重は０．２０〜０．５０ｇ／ｃｍ３、好ましくは０．２５〜０．４５ｇ／ｃｍ３を有する無機物担体を用いるのが好ましい。
【０２４７】
上記した無機物担体は、もちろんそのまま用いることもできるが、予備処理としてこれらの担体をトリメチルアルミニウム、トリエチルアルミニウム、トリイソブチルアルミニウム、トリヘキシルアルミニウム、トリプロピルアルミニウム、トリブチルアルミニウム、トリオクチルアルミニウム、トリデシルアルミニウム、ジイソブチルアルミニウムハイドライドなどの有機アルミニウム化合物やＡｌ−Ｏ−Ａｌ結合を含む有機アルミニウムオキシ化合物に接触させた後、用いることができる。
また、成分（Ａ）や成分（Ｂ）の粉末を、微粒子担体として使用することも可能である。
【０２４８】
４．本発明によるオレフィン重合用触媒の調製方法
本発明のオレフィン重合用触媒成分の必須成分であるメタロセン化合物（Ａ）と、同じく必須成分であるメタロセン化合物（Ａ）と反応してカチオン性メタロセン化合物を生成させる化合物（Ｂ）、および、好ましい成分である微粒子担体（Ｃ）を含むオレフィン重合用触媒成分を使用してオレフィン重合用触媒を得る際の各成分の接触方法は、特に限定されず、例えば、以下の方法が任意に採用可能である。
【０２４９】
（Ｉ）メタロセン化合物（Ａ）と、メタロセン化合物（Ａ）と反応してカチオン性メタロセン化合物を生成させる化合物（Ｂ）とを接触させた後、微粒子担体（Ｃ）を接触させる。
（ＩＩ）メタロセン化合物（Ａ）と、微粒子担体（Ｃ）とを接触させた後、メタロセン化合物（Ａ）と反応してカチオン性メタロセン化合物を生成させる化合物（Ｂ）を接触させる。
（ＩＩＩ）メタロセン化合物（Ａ）と反応してカチオン性メタロセン化合物を生成させる化合物（Ｂ）と、微粒子担体（Ｃ）とを接触させた後、メタロセン化合物（Ａ）を接触させる。
【０２５０】
これらの接触方法の中で（Ｉ）と（ＩＩＩ）が好ましく、さらに（Ｉ）が最も好ましい。上記の接触方法において、メタロセン化合物（Ａ）である必須成分（Ａ−１）と必須成分（Ａ−２）は、混合して取り扱ってもよく、別々に取り扱ってもよく、例えば成分（Ａ−１）は上記具体例（Ｉ）の方法で、成分（Ａ−２）は同（ＩＩＩ）の方法で使用するといった方法も可能である。
いずれの接触方法においても、通常は窒素またはアルゴンなどの不活性雰囲気中、一般にベンゼン、トルエン、キシレン、エチルベンゼンなどの芳香族炭化水素（通常炭素数は６〜１２）、ヘプタン、ヘキサン、デカン、ドデカン、シクロヘキサンなどの脂肪族あるいは脂環族炭化水素（通常炭素数５〜１２）等の液状不活性炭化水素の存在下、撹拌下または非撹拌下に各成分を接触させる方法が採用される。
この接触は、通常−１００℃〜２００℃、好ましくは−５０℃〜１００℃、さらに好ましくは０℃〜５０℃の温度にて、５分〜５０時間、好ましくは３０分〜２４時間、さらに好ましくは３０分〜１２時間で行うことが望ましい。
【０２５１】
また、メタロセン化合物（Ａ）、メタロセン化合物（Ａ）と反応してカチオン性メタロセン化合物を生成させる化合物（Ｂ）と微粒子担体（Ｃ）の接触に際しては、上記した通り、ある種の成分が可溶ないしは難溶な芳香族炭化水素溶媒と、ある種の成分が不溶ないしは難溶な脂肪族または脂環族炭化水素溶媒とがいずれも使用可能である。
【０２５２】
各成分同士の接触反応を段階的に行う場合にあっては、前段で用いた溶媒などを除去することなく、これをそのまま後段の接触反応の溶媒に用いてもよい。また、可溶性溶媒を使用した前段の接触反応後、ある種の成分が不溶もしくは難溶な液状不活性炭化水素（例えば、ペンタン、ヘキサン、デカン、ドデカン、シクロヘキサン、ベンゼン、トルエン、キシレンなどの脂肪族炭化水素、脂環族炭化水素あるいは芳香族炭化水素）を添加して、所望生成物を固形物として回収した後に、あるいは一旦可溶性溶媒の一部または全部を、乾燥等の手段により除去して所望生成物を固形物として取り出した後に、この所望生成物の後段の接触反応を、上記した不活性炭化水素溶媒のいずれかを使用して実施することもできる。本発明では、各成分の接触反応を複数回行うことを妨げない。
【０２５３】
本発明において、メタロセン化合物（Ａ）と、メタロセン化合物（Ａ）と反応してカチオン性メタロセン化合物を生成させる化合物（Ｂ）と、微粒子担体（Ｃ）の使用割合は、特に限定されないが、以下の範囲が好ましい。
メタロセン化合物（Ａ）である必須成分（Ａ−１）と必須成分（Ａ−２）のモル比は、最終製品であるオレフィン系重合体に求められる材料特性に応じて、任意の範囲で設定されるが、通常、両者の合計を１００とすると、１：９９〜９９．９：０．１、好ましくは５：９５〜９９．５：０．５、より好ましくは１０：９０〜９９．５：０．５、更に好ましくは２０：８０〜９９．５：０．５、特に好ましくは４０：６０〜９９．２：０．８である。成分（Ａ−１）が１より少ない場合、マクロマー生成量が不足して長鎖分岐が十分形成されないため、製品であるオレフィン系重合体に成形加工性の向上が見られなかったり、より高分子量ポリマーを生成する成分（Ａ−２）が主活性種となるため、分子量調節剤である水素が多い条件下、すなわち長鎖分岐生成に不利な条件下での重合が必要となるので、やはり成形加工性の向上が見られなかったり、少量の成分（Ａ−１）から生成するポリマーがより低分子量となって製品がベトツキ易くなるので好ましくない。また、成分（Ａ−１）が９９．９より多い場合、生成ポリマーの分子量を十分大きくすることが困難となったり、長鎖分岐が十分高分子量まで発達せず、成形加工性の向上が見られなかったりして、好ましくない。もっとも、成分（Ａ−１）と成分（Ａ−２）のモル比は、両者のオレフィン重合活性が大きく異なる場合と同レベルの場合とでは、その選択は変わるので、該モル比は、あくまでも目的とするオレフィン系重合体の材料特性を以ってして最適化されるべきであることはいうまでもない。
【０２５４】
メタロセン化合物（Ａ）と反応してカチオン性メタロセン化合物を生成させる化合物（Ｂ）として、有機アルミニウムオキシ化合物を用いる場合、メタロセン化合物（Ａ）中の遷移金属（Ｍ）に対する有機アルミニウムオキシ化合物のアルミニウムの原子比（Ａｌ／Ｍ）は、通常、１〜１００，０００、好ましくは５〜１０００、さらに好ましくは５０〜２００の範囲が望ましく、また、ボラン化合物やボレート化合物を用いる場合、メタロセン化合物中の遷移金属（Ｍ）に対する、ホウ素の原子比（Ｂ／Ｍ）は、通常、０．０１〜１００、好ましくは０．１〜５０、さらに好ましくは０．２〜１０の範囲で選択することが望ましい。
さらに、カチオン性メタロセン化合物を生成させる化合物（Ｂ）として、有機アルミニウムオキシ化合物と、ボラン化合物、ボレート化合物との混合物を用いる場合にあっては、混合物における各化合物について、遷移金属（Ｍ）に対して上記と同様な使用割合で選択することが望ましい。
【０２５５】
微粒子担体（Ｃ）の使用量は、メタロセン化合物（Ａ）中の遷移金属０．０００１〜５ミリモル当たり、好ましくは０．００１〜０．５ミリモル当たり、さらに好ましくは０．０１〜０．１ミリモル当たり１ｇである。
【０２５６】
メタロセン化合物（Ａ）と、メタロセン化合物（Ａ）と反応してカチオン性メタロセン化合物を生成させる化合物（Ｂ）と、微粒子担体（Ｃ）とを前記接触方法（Ｉ）〜（ＩＩＩ）のいずれかで相互に接触させ、しかる後、溶媒を除去することで、オレフィン重合用触媒を固体触媒として得ることができる。溶媒の除去は、常圧下または減圧下、０〜２００℃、好ましくは２０〜１５０℃で１分〜５０時間、好ましくは１０分〜１０時間で行うことが望ましい。
【０２５７】
なお、オレフィン重合用触媒は、以下の方法によっても得ることができる。
（ＩＶ）メタロセン化合物（Ａ）と微粒子担体（Ｃ）とを接触させて溶媒を除去し、これを固体触媒成分とし、重合条件下で有機アルミニウムオキシ化合物、ボラン化合物、ボレート化合物またはこれらの混合物と接触させる。
（Ｖ）有機アルミニウムオキシ化合物、ボラン化合物、ボレート化合物またはこれらの混合物と微粒子担体（Ｃ）とを接触させて溶媒を除去し、これを固体触媒成分とし、重合条件下でメタロセン化合物（Ａ）と接触させる。
上記（ＩＶ）、（Ｖ）の接触方法の場合も、成分比、接触条件および溶媒除去条件は、前記と同様の条件が使用できる。
【０２５８】
こうして得られるオレフィン重合用触媒は、必要に応じてモノマーの予備重合を行った後に使用しても差し支えない。
また、本発明のオレフィン重合用触媒成分またはオレフィン重合用触媒は、更に、成分（Ｄ）：有機アルミニウム化合物を含むことも好ましい。なお、かかる有機アルミニウム化合物としては、トリメチルアルミニウム、トリエチルアルミニウム、トリイソブチルアルミニウム、ジエチルアルミニウムクロリド、エチルアルミニウムジクロリドなどの上記一般式（１１）にも記載されている有機アルミニウム化合物、ジエチルアルミニウムエトキシド、エチルアルミニウムジエトキシド、ジメチルアルミニウムエトキシド等、炭素数１〜１８、好ましくは１〜１２のアルコキシド、アルケニロキシ等の含酸素炭化水素基を有する有機アルミニウム化合物や前記有機アルミニウムオキシ化合物、分岐アルキルを含有する変性有機アルミニウム化合物などが使用される。これらのなかでは、トリメチルアルミニウム、トリエチルアルミニウム、トリイソブチルアルミニウム、ジエチルアルミニウムクロリド、エチルアルミニウムジクロリド、ジエチルアルミニウムエトキシドが好ましく、トリエチルアルミニウム、トリイソブチルアルミニウム、ジエチルアルミニウムクロリドがより好ましく、トリエチルアルミニウム、トリイソブチルアルミニウムがより好ましく、トリエチルアルミニウムが特に好ましい。
【０２５９】
５．本発明によるオレフィン系重合体の製造方法（重合方法）
上記した本発明によるオレフィン重合用触媒は、オレフィンの単独重合またはオレフィンと他のオレフィンとの共重合に、使用可能である。
【０２６０】
ここでオレフィンには、炭素数２〜３０、好ましくは２〜８のものが包含され、好ましくはエチレンまたはα―オレフィンであり、具体的には、エチレン、プロピレン、１−ブテン、１−ヘキセン、１−オクテン、４−メチル−１−ペンテン等が例示され、より好ましくは、エチレン単独重合、または、エチレンと上記α−オレフィンとの共重合であり、更に好ましくは、エチレン単独重合、エチレン・プロピレン共重合、エチレン・１−ブテン共重合、エチレン・１−ヘキセン共重合、エチレン・１−オクテン共重合である。
オレフィンは、３種類以上のオレフィンを共重合させることも可能である。
共重合は、交互共重合、ランダム共重合、ブロック共重合のいずれであっても差し支えない。エチレンと他のα−オレフィンとを共重合させる場合、当該他のα−オレフィンの量は、全モノマーの９０モル％以下の範囲で任意に選ぶことができるが、一般的には、４０モル％以下、好ましくは３０モル％以下、さらに好ましくは１０モル％以下の範囲で選ばれる。もちろん、エチレンやα―オレフィン以外のコモノマーを少量使用することも可能であり、この場合、スチレン、４−メチルスチレン、４−ジメチルアミノスチレン等のスチレン類、１，４−ブタジエン、１，５−ヘキサジエン、１，４−ヘキサジエン、１，７−オクタジエン等のジエン類、ノルボルネン、シクロペンテン等の環状化合物、ヘキセノール、ヘキセン酸、オクテン酸メチル等の含酸素化合物類、等の重合性二重結合を有する化合物を挙げることができる。
【０２６１】
本発明において、重合反応は、前記した触媒、好ましくは担持触媒の存在下、好ましくはスラリー重合、又は気相重合にて、行うことができる。
スラリー重合の場合、実質的に酸素、水等を断った状態で、イソブタン、ヘキサン、ヘプタン等の脂肪族炭化水素、ベンゼン、トルエン、キシレン等の芳香族炭化水素、シクロヘキサン、メチルシクロヘキサン等の脂環族炭化水素等から選ばれる不活性炭化水素溶媒の存在下または不存在下で、エチレン等を重合させる。また、液状エチレンや液状プロピレン等の液体モノマーも溶媒として使用できることは言うまでもない。
また、気相重合の場合、エチレンやコモノマーのガス流を導入、流通、または循環した反応器内においてエチレン等を重合させる。
本発明において、更に好ましい重合は、気相重合である。重合条件は、温度が０〜２５０℃、好ましくは２０〜１１０℃、更に好ましくは６０〜１００℃であり、圧力が常圧〜１０ＭＰａ、好ましくは常圧〜４ＭＰａ、更に好ましくは０．５〜２ＭＰａの範囲にあり、重合時間としては５分〜１０時間、好ましくは５分〜５時間が採用されるのが普通である。
【０２６２】
生成重合体の分子量は、重合温度、触媒のモル比等の重合条件を変えることによってもある程度調節可能であるが、重合反応系に水素を添加することで、より効果的に分子量調節を行うことができる。
また、重合系中に、水分除去を目的とした成分、いわゆるスカベンジャーを加えても何ら支障なく実施することができる。
なお、かかるスカベンジャーとしては、トリメチルアルミニウム、トリエチルアルミニウム、トリイソブチルアルミニウムなどの上記一般式（１１）にも記載されている有機アルミニウム化合物、前記有機アルミニウムオキシ化合物、分岐アルキルを含有する変性有機アルミニウム化合物、ジエチル亜鉛、ジブチル亜鉛などの有機亜鉛化合物、ジエチルマグネシウム、ジブチルマグネシウム、エチルブチルマグネシウムなどの有機マグネシウム化合物、エチルマグネシウムクロリド、ブチルマグネシウムクロリドなどのグリニヤ化合物などが使用される。これらのなかでは、トリエチルアルミニウム、トリイソブチルアルミニウム、エチルブチルマグネシウムが好ましく、トリエチルアルミニウムが特に好ましい。
水素濃度、モノマー量、重合圧力、重合温度等の重合条件が互いに異なる２段階以上の多段階重合方式にも、支障なく適用することができる。
【０２６３】
６．オレフィン系重合体、エチレン系重合体の物性（特徴）
本発明の重合方法により、以下に説明するようなオレフィン系重合体またはエチレン系重合体が得られる。ここでは、エチレン系重合体を場合を中心に説明する。本発明で、エチレン系重合体とは、エチレン単独重合体もしくは上述の共重合によって製造されるエチレン・α−オレフィン共重合体のことをいう。
本発明のエチレン系重合体の製造方法により製造されるエチレン系重合体の密度は、０．８５〜０．９８ｇ／ｃｍ３であり、好ましくは０．８８〜０．９７ｇ／ｃｍ３、より好ましくは０．９００〜０．９６０ｇ／ｃｍ３、更に好ましくは０．９００〜０．９５０ｇ／ｃｍ３、特に好ましくは０．９００〜０．９４０ｇ／ｃｍ３、最も好ましくは０．９００〜０．９３０ｇ／ｃｍ３である。ＭＦＲ（メルトフローレート、１９０℃、２．１６ｋｇ荷重）は、０．００１〜１０００ｇ／１０分であり、好ましくは０．０１〜１００ｇ／１０分、より好ましくは０．０５〜５０ｇ／１０分、更に好ましくは０．１０〜１０ｇ／１０分、特に好ましくは０．１５〜５．０ｇ／１０分、最も好ましくは０．２〜２．０ｇ／１０分である。
【０２６４】
そして、本発明で製造されるエチレン系重合体は、通常のエチレン系重合体に対し、溶融物性が改良されており、優れた成形性を有することが大きな特徴である。
一般に、ポリエチレンは、フィルム成形、ブロー成形、発泡成形等の溶融状態を経由する附型方法により工業製品へと加工されるが、この際、伸長流動特性が成形性のし易さに大きな影響を与えることはよく知られている。
すなわち、分子量分布が狭く、長鎖分岐を持たないポリエチレンは、溶融強度が低いので成形性が悪く、一方、超高分子量成分や長鎖分岐成分を有するポリエチレンは、溶融伸長時に歪硬化（ストレイン・ハードニング）、すなわち、高歪み側で伸長粘度が急激に上昇する特性を有し、この特性を顕著に示すポリエチレンは、成形性に優れると言われている。
【０２６５】
この伸長粘度特性を定量的に表現する方法として、歪硬化前の伸長粘度と歪硬化後の伸長粘度の比を歪硬化度（λｍａｘ）として算出する方法があり、伸長粘度の非線形性を表す指標として有用である。このλｍａｘ値が大きいと、例えば、フィルム成形やブロー成形における製品の偏肉や吹き破れを防止したり、高速成形が可能となったり、発泡成形時の独立気泡率を高くできる効果があり、成形品の強度向上、意匠性向上、軽量化、成形サイクルの向上、断熱性向上等のメリットが得られる。
【０２６６】
本発明で製造されるエチレン系重合体は、その特徴的な長鎖分岐構造に基づく極めて特徴的な伸長粘度特性や分子量分布および極限粘度特性を有し、下記条件（ｉ）〜（ｉｖ）で規定される特性のうち、少なくともいずれか１つ以上を有する場合、成形加工特性や、剛性、衝撃強度、透明性といった機械的物性が優れるので好ましい。すなわち、
【０２６７】
条件（ｉ）；温度１７０℃、伸長歪速度２（単位１／秒）で測定される伸長粘度η（ｔ）（単位：Ｐａ・秒）と伸長時間ｔ（単位：秒）の両対数プロットにおいて、歪硬化に起因する伸長粘度の変曲点が観測され、かつ、歪硬化後の最大伸長粘度をηＭａｘ（ｔ１）、硬化前の伸長粘度の近似直線をηＬｉｎｅａｒ（ｔ）としたとき、ηＭａｘ（ｔ１）／ηＬｉｎｅａｒ（ｔ１）で定義される歪硬化度（λｍａｘ（２．０））が１．２〜２０である。ここで硬化前の伸長粘度の近似直線とは、歪量０．２から１．０に対応するｔの範囲内で両対数グラフの曲線の接線のうち、最も傾きが小さい接線のことである（ただし該傾きは０または正の値である）。
【０２６８】
条件（ｉｉ）；上記条件（ｉ）で定義されたλｍａｘ（２．０）と、伸長歪速度を０．１（単位１／秒）とした場合のλｍａｘ（０．１）の比λｍａｘ（２．０）／λｍａｘ（０．１）が１．２〜１０である。
【０２６９】
条件（ｉｉｉ）；示差屈折計、粘度検出器、および、光散乱検出器を組み合わせたＧＰＣ測定装置により測定される分子量１００万における分岐指数（ｇＣ’）が０．３０〜０．７０である。
【０２７０】
条件（ｉｖ）；上記条件（ｉｉｉ）に記載のＧＰＣ測定装置により測定される分子量１００万以上の成分の含有量（ＷＣ）が０．０１〜３０％である。
【０２７１】
本発明で製造されるエチレン系重合体は、好適にはλｍａｘ（２．０）が１．２〜２０である。λｍａｘ（２．０）はエチレン系重合体のＭＦＲに依存する特性値であり、ＭＦＲが大きくなるほど、その値も大きくなる傾向にあるが、本発明で製造されるエチレン系重合体は、小さなＭＦＲであるにもかかわらず、高いλｍａｘ（２．０）を有することに大きな特徴がある。すなわち、λｍａｘ（２．０）は、好ましくは、０．０１≦ＭＦＲ≦２において、１．５〜１５、より好ましくは１．７〜１０であり、更に好ましくは１．９〜８．０であり、特に好ましくは２．０〜８．０であり、２＜ＭＦＲ≦２０において、１．８〜１８、より好ましくは３．０〜１５であり、更に好ましくは４．０〜１５であり、特に好ましくは５．０〜１５である。
λｍａｘ（２．０）が１．２未満では該エチレン系重合体の流動性や溶融張力が不十分となり、成形加工特性が悪くなる。λｍａｘ（２．０）が２０より大きいと、流動性や溶融張力には優れるものの、ポリエチレン系樹脂組成物や該成形体の衝撃強度が低下したり、透明性が悪化したりするので好ましいとは言えない。なお、λｍａｘ（２．０）の詳細な測定方法は後述する。
【０２７２】
本発明で製造されるエチレン系重合体は、好適にはλｍａｘ（２．０）／λｍａｘ（０．１）が１．２〜１０である。λｍａｘ（２．０）／λｍａｘ（０．１）は、λｍａｘ（２．０）同様、エチレン系重合体のＭＦＲに依存する特性値であり、ＭＦＲが大きくなるほど、その値も大きくなる傾向にあるが、本発明で製造されるエチレン系重合体は、小さなＭＦＲであるにもかかわらず、高いλｍａｘ（２．０）／λｍａｘ（０．１）を有することに大きな特徴がある。すなわち、λｍａｘ（２．０）／λｍａｘ（０．１）は、好ましくは、０．０１≦ＭＦＲ≦２において、１．３〜８．０、より好ましくは１．５〜６．０であり、更に好ましくは１．７〜５．０であり、特に好ましくは１．８〜４．０であり、２＜ＭＦＲ≦２０において、１．７〜１０、より好ましくは１．９〜９．０であり、更に好ましくは２．０〜８．０であり、特に好ましくは２．２〜７．０である。
λｍａｘ（２．０）／λｍａｘ（０．１）が１．２未満では該エチレン系重合体の流動性や溶融張力が不十分となり、成形加工特性が悪くなる。λｍａｘ（２．０）／λｍａｘ（０．１）が１０より大きいと、流動性や溶融張力には優れるものの、衝撃強度が低下したり、透明性が悪化したりするので好ましいとは言えない。
【０２７３】
上記歪硬化度の測定方法に関しては、一軸伸長粘度を測定できれば、どのような方法でも原理的に同一の値が得られ、例えば、公知文献：Ｐｏｌｙｍｅｒ  ４２（２００１）８６６３に測定方法及び測定機器の詳細が記載されている。
本発明に係るエチレン系重合体の測定に当り、好ましい測定方法及び測定機器として、以下を挙げることができる。
【０２７４】
測定方法：
・装置：Ｒｈｅｏｍｅｔｏｒｉｃｓ社製  Ａｒｅｓ
・冶具：ティーエーインスツルメント社製  Ｅｘｔｅｎｔｉｏｎａｌ  Ｖｉｓｃｏｓｉｔｙ  Ｆｉｘｔｕｒｅ
・測定温度：１７０℃
・歪み速度：２／秒
・試験片の作成：プレス成形して１８ｍｍ×１０ｍｍ、厚さ０．７ｍｍ、のシートを作成する。
【０２７５】
算出方法：
１７０℃、歪み速度２／秒における伸長粘度を、横軸に時間ｔ（秒）、縦軸に伸長粘度η（Ｐａ・秒）を両対数グラフでプロットする。その両対数グラフ上で、歪硬化後、歪量が４．０となるまでの最大伸長粘度をηＭａｘ（ｔ１）（ｔ１は最大伸長粘度を示す時の時間）とし、歪硬化前の伸長粘度の近似直線をηＬｉｎｅａｒ（ｔ）としたとき、ηＭａｘ（ｔ１）／ηＬｉｎｅａｒ（ｔ１）として算出される値を歪硬化度（λｍａｘ）と定義する。なお、歪硬化の有無は、時間の経過と共に伸長粘度が上に凸の曲線から下に凸の曲線へと変わる変曲点を有するか、否かによって、判断される。
図１、図２は典型的な伸長粘度のプロット図である。図１は伸長粘度の変曲点が観測される場合であり、図中にηＭａｘ（ｔ１）、ηＬｉｎｅａｒ（ｔ）を示した。図２は伸長粘度の変曲点が観測されない場合である。
【０２７６】
本発明で製造されるエチレン系重合体は、伸長粘度特性に関する上記条件（ｉ）や条件（ｉｉ）以外に、好適には分岐指数（ｇＣ’）が０．３０〜０．７０であり、より好ましくは０．３５〜０．６５であり、更に好ましくは０．３５〜０．６０であり、特に好ましくは０．３５〜０．５０であり、また、好適には分子量１００万以上の成分の含有量（ＷＣ）は０．０１〜３０％であり、より好ましくは０．１〜２０％であり、更に好ましくは０．２〜１０％であり、特に好ましくは０．３〜６．０％である。
ｇＣ’値が０．７０より大きいとエチレン系重合体の成形加工性が不十分であったり、透明性が不足したりして好ましいとは言えない。ｇＣ’値が０．３０より小さいと、エチレン系重合体の成形加工性は向上するが、衝撃強度が低下したり、透明性が悪化したりするので好ましいとは言えない。ｇＣ’値が好ましい範囲内であっても、ＷＣ値が３０％より大きい場合、溶融流動性が低くなり過ぎて、成形加工に支障を来たすので好ましいとは言えない。なお、本発明で、エチレン系重合体のＷＣ値やｇＣ’値は、下記のＧＰＣ−ＶＩＳ測定から算出する分子量分布曲線や分岐指数（ｇ’）を用いた長鎖分岐量の評価手法である。
ＷＣ値が０．０１％より小さいとエチレン系重合体の成形加工性が不十分であったり、機械的強度が不足したり、透明性が不足したりする場合があるので好ましいとは言えない。ＷＣ値が３０％より大きいと、成形体の衝撃強度が低下したり、透明性が悪化したりするので好ましいとは言えない。ＷＣ値が好ましい範囲内であっても、ｇＣ’値が０．７０より大きい場合、溶融流動性が低くなり過ぎて、成形加工に支障を来たすので好ましいとは言えない。
【０２７７】
［ＧＰＣ−ＶＩＳによる分岐構造解析］
示差屈折計（ＲＩ）および粘度検出器（Ｖｉｓｃｏｍｅｔｅｒ）を装備したＧＰＣ装置として、Ｗａｔｅｒｓ社のＡｌｌｉａｎｃｅ  ＧＰＣＶ２０００を用いた。また、光散乱検出器として、多角度レーザー光散乱検出器（ＭＡＬＬＳ）Ｗｙａｔｔ  Ｔｅｃｈｎｏｌｏｇｙ社のＤＡＷＮ−Ｅを用いた。検出器は、ＭＡＬＬＳ、ＲＩ、Ｖｉｓｃｏｍｅｔｅｒの順で接続した。移動相溶媒は、１，２，４−ｔｒｉｃｈｌｏｒｏｂｅｎｚｅｎｅ（酸化防止剤Ｉｒｇａｎｏｘ１０７６を０．５ｍｇ／ｍＬの濃度で添加）である。流量は１ｍＬ／分である。カラムは、東ソー社  ＧＭＨＨＲ−Ｈ（Ｓ）  ＨＴを２本連結して用いた。カラム、試料注入部および各検出器の温度は、１４０℃である。試料濃度は１ｍｇ／ｍＬとした。注入量（サンプルループ容量）は０．２１７５ｍＬである。ＭＡＬＬＳから得られる絶対分子量（Ｍ）、慣性二乗半径（Ｒｇ）およびＶｉｓｃｏｍｅｔｅｒから得られる極限粘度（［η］）を求めるにあたっては、ＭＡＬＬＳ付属のデータ処理ソフトＡＳＴＲＡ（ｖｅｒｓｉｏｎ４．７３．０４）を利用し、以下の文献を参考にして計算を行った。
【０２７８】
参考文献：
１．Ｄｅｖｅｌｏｐｍｅｎｔｓ  ｉｎ  ｐｏｌｙｍｅｒ  ｃｈａｒａｃｔｅｒｉｚａｔｉｏｎ，ｖｏｌ．４．  Ｅｓｓｅｘ：Ａｐｐｌｉｅｄ  Ｓｃｉｅｎｃｅ；１９８４．Ｃｈａｐｔｅｒ１．
２．Ｐｏｌｙｍｅｒ，４５，６４９５−６５０５（２００４）
３．Ｍａｃｒｏｍｏｌｅｃｕｌｅｓ，３３，２４２４−２４３６（２０００）
４．Ｍａｃｒｏｍｏｌｅｃｕｌｅｓ，３３，６９４５−６９５２（２０００）
【０２７９】
［分岐指数（ｇＣ’）等の算出］
分岐指数（ｇ’）は、サンプルを上記Ｖｉｓｃｏｍｅｔｅｒで測定して得られる極限粘度（ηｂｒａｎｃｈ）と、別途、線形ポリマーを測定して得られる極限粘度（ηｌｉｎ）との比（ηｂｒａｎｃｈ／ηｌｉｎ）として算出する。
ポリマー分子に長鎖分岐が導入されると、同じ分子量の線形のポリマー分子と比較して慣性半径が小さくなる。慣性半径が小さくなると極限粘度が小さくなることから、長鎖分岐が導入されるに従い同じ分子量の線形ポリマーの極限粘度（ηｌｉｎ）に対する分岐ポリマーの極限粘度（ηｂｒａｎｃｈ）の比（ηｂｒａｎｃｈ／ηｌｉｎ）は小さくなっていく。したがって分岐指数（ｇ’＝ηｂｒａｎｃｈ／ηｌｉｎ）が１より小さい値になる場合には分岐が導入されていることを意味し、その値が小さくなるに従い導入されている長鎖分岐が増大していくことを意味する。特に本発明では、ＭＡＬＬＳから得られる絶対分子量として、分子量１００万以上の成分の、ＲＩで測定される全成分量に対する含有比率（％）を、分子量１００万以上の成分の含有量（ＷＣ）として算出し、ＭＡＬＬＳから得られる絶対分子量として、分子量１００万における上記ｇ’を、ｇＣ’として算出する。
図４に上記ＧＰＣ−ＶＩＳによる解析結果の一例を示した。図４の左は、ＭＡＬＬＳから得られる分子量（Ｍ）とＲＩから得られる濃度を元に測定された分子量分布曲線を、図４の右は、分子量（Ｍ）における分岐指数（ｇ’）を表す。ここで、線形ポリマーとしては、直鎖ポリエチレンＳｔａｎｄａｒｄ  Ｒｅｆｅｒｅｎｃｅ  Ｍａｔｅｒｉａｌ  １４７５ａ（Ｎａｔｉｏｎａｌ  Ｉｎｓｔｉｔｕｔｅ  ｏｆ  Ｓｔａｎｄａｒｄｓ  ＆  Ｔｅｃｈｎｏｌｏｇｙ）を用いた。
【実施例】
【０２８０】
以下に、本発明を、実施例を示して具体的に説明するが、本発明は、これらの実施例に限定されるものではない。
なお、実施例において使用した評価方法は、以下のとおりであり、以下の触媒合成工程および重合工程は、すべて精製窒素雰囲気下で行い、また、使用した溶媒は、モレキュラーシーブ４Ａで脱水精製したものを用いた。
【０２８１】
（Ｉ）各種評価（測定）方法
（ｉ）ＭＦＲ：
ＪＩＳ  Ｋ６７６０に準拠し、１９０℃・２．１６ｋｇ荷重で測定した。ＦＲ（フローレイト比）は、１９０℃・１０ｋｇ荷重の条件で同様に測定したＭＦＲであるＭＦＲ１０ｋｇとＭＦＲとの比（＝ＭＦＲ１０ｋｇ／ＭＦＲ）から算出した。
（ｉｉ）密度：
密度は、ＪＩＳ  Ｋ７１１２に準拠し、ＭＦＲ測定時に得られるストランドを１００℃で１時間熱処理し、更に室温で１時間放置した後に密度勾配管法で測定した。
【０２８２】
（ｉｉｉ）伸長粘度の歪硬化度（λｍａｘ）：
レオメータを用いて、上記本明細書記載の方法で測定した。
なお、試験片の作成に先立ち、以下の手順で重合体の溶解・再沈殿処理を実施した。
冷却管を付けた５００ｍｌの二口フラスコにキシレン３００ｍｌを導入し、室温で窒素バブリングを３０分間行った。重合体６．０グラムと２，６−ジ−ｔ−ブチルヒドロキシトルエン（ＢＴＨ）１．０グラムを導入した。窒素雰囲気下、１２５℃で３０分間撹拌し、重合体をキシレンに完全に溶解させた。重合体が溶解したキシレン溶液をエタノール２．５Ｌに注ぎ、重合体を析出させた。ろ過により回収した重合体を８０℃の真空乾燥機で乾燥した。
【０２８３】
（ｉｖ）末端二重結合数の測定：
末端二重結合の定量は、プレスフィルムを作製し、赤外吸収スペクトル（ＩＲ）を島津製作所製ＦＴＩＲ−８３００の装置を用いて、一置換アルケンの面外変角振動の吸収である９１０ｃｍ−１のピークの吸光度より次式から算出される。
末端二重結合の数（個／１０００炭素当り）＝１．１４×ΔＡ／ｄ／ｔ
ここで、ΔＡは９１０ｃｍ−１のピークの吸光度、ｄはフィルム密度（ｇ／ｃｍ３）、ｔはフィルム厚（ｍｍ）である。
【０２８４】
（ｖ）分子量分布の測定：
本発明において、重量平均分子量（Ｍｗ）及び数平均分子量（Ｍｎ）は、ゲル・パーミエーションクロマトグラフィー（ＧＰＣ）法で測定したものをいう。
保持容量から分子量への換算は、予め作成しておいた標準ポリスチレンによる検量線を用いて行う。使用する標準ポリスチレンは、何れも東ソー（株）製の以下の銘柄である。
Ｆ３８０、Ｆ２８８、Ｆ１２８、Ｆ８０、Ｆ４０、Ｆ２０、Ｆ１０、Ｆ４、Ｆ１、Ａ５０００、Ａ２５００、Ａ１０００。
各々が０．５ｍｇ／ｍＬとなるように、ＯＤＣＢ（０．５ｍｇ／ｍＬのＢＨＴを含む）に溶解した溶液を０．２ｍＬ注入して較正曲線を作成する。較正曲線は、最小二乗法で近似して得られる三次式を用いる。分子量への換算に使用する粘度式［η］＝Ｋ×Ｍαは、以下の数値を用いる。
ＰＳ：Ｋ＝１．３８×１０−４、α＝０．７
ＰＥ：Ｋ＝３．９２×１０−４、α＝０．７３３
ＰＰ：Ｋ＝１．０３×１０−４、α＝０．７８
【０２８５】
なお、ＧＰＣの測定条件は、以下の通りである。
装置：Ｗａｔｅｒｓ社製ＧＰＣ（ＡＬＣ／ＧＰＣ  １５０Ｃ）
検出器：ＦＯＸＢＯＲＯ社製ＭＩＲＡＮ  １Ａ  ＩＲ検出器（測定波長：３．４２μｍ）
カラム：昭和電工社製ＡＤ８０６Ｍ／Ｓ（３本）
移動相溶媒：ｏ−ジクロロベンゼン
測定温度：１４０℃
流速：１．０ｍｌ／分
注入量：０．２ｍｌ
試料の調製：試料は、ＯＤＣＢ（０．５ｍｇ／ｍＬのＢＨＴを含む）を用いて、１ｍｇ／ｍＬの溶液を調製し、１４０℃で約１時間を要して溶解させる。
なお、得られたクロマトグラムのベースラインと区間は、図３に例示されるように行う。
【０２８６】
（ＶＩ）可溶分量の測定：
試料を１４０℃でオルトジクロロベンゼン（０．５ｍｇ／ｍＬＢＨＴ入り）に溶解し溶液とする。これを１４０℃のＴＲＥＦカラムに導入した後８℃／分の降温速度で１００℃まで冷却し、引き続き４℃／分の降温速度で−１５℃まで冷却し、６０分間保持する。その後、溶媒であるオルトジクロロベンゼン（０．５ｍｇ／ｍＬＢＨＴ入り）を１ｍＬ／分の流速でカラムに流し、ＴＲＥＦカラム中で−１５℃のオルトジクロロベンゼンに溶解している成分を１０分間溶出させ、次に昇温速度１００℃／時間にてカラムを１４０℃までリニアに昇温し、溶出曲線を得る。このとき、−１５℃で溶出する成分量を−１５℃可溶分量、すなわちＷ−１５（単位ｗｔ％）とした。
【０２８７】
装置
（ＴＲＥＦ部）
ＴＲＥＦカラム：４．３ｍｍφ×１５０ｍｍステンレスカラム
カラム充填材：１００μｍ表面不活性処理ガラスビーズ
加熱方式：アルミヒートブロック
冷却方式：ペルチェ素子（ペルチェ素子の冷却は水冷）
温度分布：±０．５℃
温調器：（株）チノー  デジタルプログラム調節計ＫＰ１０００
（バルブオーブン）
加熱方式：空気浴式オーブン
測定時温度：１４０℃
温度分布：±１℃
バルブ：６方バルブ、４方バルブ
（試料注入部）
注入方式：ループ注入方式
注入量：ループサイズ  ０．１ｍｌ
注入口加熱方式：アルミヒートブロック
測定時温度：１４０℃
（検出部）
検出器：波長固定型赤外検出器  ＦＯＸＢＯＲＯ社製  ＭＩＲＡＮ  １Ａ
検出波長：３．４２μｍ
高温フローセル：ＬＣ−ＩＲ用ミクロフローセル、光路長１．５ｍｍ、窓形状２φ×４ｍｍ長丸、合成サファイア窓板
測定時温度：１４０℃
（ポンプ部）
送液ポンプ：センシュウ科学社製  ＳＳＣ−３４６１ポンプ
測定条件
溶媒：オルトジクロロベンゼン（０．５ｍｇ／ｍＬＢＨＴ入り）
試料濃度：５ｍｇ／ｍＬ
試料注入量：０．１ｍＬ
溶媒流速：１ｍＬ／分 
【０２８８】
（ＩＩ）メタロセン化合物の合成
［合成例１］：ジメチルシリレン（４−ｔ−ブチルシクロペンタジエニル）（インデニル）ジルコニウムジクロリド（以下、メタロセン化合物１１と略称する）の合成
特開平０９−８７３１４の実施例１に記載の手順に従って合成した。
［合成例２］：ジメチルシリレン（シクロペンタジエニル）（３−メチルインデニル）ジルコニウムジクロリド（以下、メタロセン化合物１２と略称する）の合成
Ｍａｃｒｏｍｏｌｅｃｕｌｅｓ  １９９５，２８，３７７１−３７７８に記載の手順を参考に、配位子合成においてインデンの代わりに１−メチルインデンを用いて合成した。
［合成例３］：ジメチルシリレン（シクロペンタジエニル）（インデニル）ジルコニウムジクロリド（以下、メタロセン化合物１３と略称する）の合成
Ｍａｃｒｏｍｏｌｅｃｕｌｅｓ  １９９５，２８，３７７１−３７７８に記載の手順に従って合成した。
［合成例４］：ジメチルシリレン（シクロペンタジエニル）（３−ｔ−ブチルインデニル）ジルコニウムジクロリド（以下、メタロセン化合物１４と略称する）の合成
Ｍａｃｒｏｍｏｌｅｃｕｌｅｓ  １９９５，２８，３７７１−３７７８に記載の手順を参考に、配位子合成においてインデンの代わりに１−ｔ−ブチルインデンを用いて合成した。
［合成例５］：ジメチルシリレン（シクロペンタジエニル）（ベンゾ［ｅ］インデニル）ジルコニウムジクロリド（以下、メタロセン化合物１５と略称する）の合成
Ｍａｃｒｏｍｏｌｅｃｕｌｅｓ  １９９５，２８，３７７１−３７７８に記載の手順を参考に、配位子合成においてインデンの代わりにベンゾ［ｅ］インデンを用いて合成した。
【０２８９】
［合成例６］：ジメチルシリレン（シクロペンタジエニル）（３−ｔ−ブチルシクロペンタジエニル）ジルコニウムジクロリド（以下、メタロセン化合物１６と略称する）の合成
Ｍａｃｒｏｍｏｌｅｃｕｌｅｓ  １９９５，２８，３７７１−３７７８に記載の手順を参考に、配位子合成においてインデンの代わりにｔ−ブチルシクロペンタジエンを用いて合成した。
［合成例７］：ジメチルシリレンビス（シクロペンタジエニル）ジルコニウムジクロリド（以下、メタロセン化合物１７と略称する）の合成
市販品を和光純薬工業株式会社から購入した。
［合成例８］：ジメチルシリレン（シクロペンタジエニル）（２−（５−メチル−２−フリル）インデニル）ジルコニウムジクロリド（以下、メタロセン化合物２１と略称する）の合成
特願２０１０−１６２３７６の実施例４に記載の手順に従って合成した。
［合成例９］：ジメチルシリレン（シクロペンタジエニル）（２−（５−メチル−２−フリル）−４−（４−ｔ−ブチルフェニル）インデニル）ジルコニウムジクロリド（以下、メタロセン化合物２２と略称する）の合成
特願２０１０−１６２３７６の実施例３に記載の手順に従って合成した。
［合成例１０］：ラセミ−ジメチルシリレンビス（２−（５−トリメチルシリル−２−フリル）−４，５−ジメチルシクロペンタジエニル）ジルコニウムジクロリド（以下、メタロセン化合物２３と略称する）の合成
特表２００２−５３５３３９の実施例１０に記載の手順に従って合成した。
【０２９０】
［合成例１１］：ラセミ−ジメチルシリレンビス（２−（５−メチル−２−フリル）−４−（４−ｉ−プロピルフェニル）インデニル）ジルコニウムジクロリド（以下、メタロセン化合物２４と略称する）の合成
特願２０１１−００８５６２の合成例１に記載の手順に従って配位子を合成し、四塩化ハフニウムの代わりに四塩化ジルコニウムを用いて合成した。
［合成例１２］：ラセミ−ジメチルシリレンビス（２−（５−メチル−２−フリル）−４−（フェニル）インデニル）ジルコニウムジクロリド（以下、メタロセン化合物２５と略称する）の合成
特開２００２−４７３１３の実施例１に記載の手順に従って合成した。
［合成例１３］：イソプロピリデン（４−ｔ−ブチルシクロペンタジエニル）（３−ｔ−ブチルインデニル）ジルコニウムジクロリド（以下、メタロセン化合物２６と略称する）の合成
特開平０５−１４８２８４の実施例１に記載の手順に従って合成した。
［合成例１４］：ラセミ−ジメチルシリレンビス（インデニル）ジルコニウムジクロリド（以下、メタロセン化合物２７と略称する）の合成
市販品を和光純薬工業株式会社から購入した。
［合成例１５］：ラセミ−ジメチルシリレンビス（２−メチル−４−フェニルインデニル）ジルコニウムジクロリド（以下、メタロセン化合物２８と略称する）の合成
Ｏｒｇａｎｏｍｅｔａｌｌｉｃｓ  １９９４，１３，９５４−９６３に記載の手順に従って合成した。
［合成例１６］：ラセミ−イソプロピリデンビス（インデニル）ジルコニウムジクロリド（以下、メタロセン化合物２９と略称する）の合成
特開平０９−２０６９４の実施例１および実施例３に記載の手順に従って合成した。
［合成例１７］：ラセミ−エチレンビス（インデニル）ジルコニウムジクロリド（以下、メタロセン化合物３０と略称する）の合成
市販品を和光純薬工業株式会社から購入した。
【０２９１】
［実施例１ｂ］
（１）固体触媒の調製
窒素雰囲気下、２００ｍｌ二口フラスコに６００℃で５時間焼成したシリカ５グラムを入れ、１５０℃のオイルバスで加熱しながら真空ポンプで１時間減圧乾燥した。別途用意した１００ｍｌ二口フラスコに窒素雰囲気下でメタロセン化合物１１を２２．７ミリグラムとメタロセン化合物２１を２３．９ミリグラムとを入れ、脱水トルエン１３．４ｍｌで溶解した。室温で上記メタロセン化合物のトルエン溶液にアルベマール社製の２０％メチルアルミノキサン／トルエン溶液８．６ｍｌを加え３０分間撹拌した。真空乾燥済みシリカの入った２００ｍｌ二口フラスコを４０℃のオイルバスで加熱および撹拌しながら、上記メタロセン化合物とメチルアルミノキサンの反応物のトルエン溶液を全量加えた。４０℃で１時間撹拌した後、４０℃に加熱したままトルエン溶媒を減圧留去することで固体触媒を得た。
【０２９２】
（２）エチレン・１−ヘキセン共重合体の製造
上記（１）の固体触媒の調製で得た固体触媒を用いてエチレン・１−ヘキセン共重合体を製造した。
すなわち、誘導撹拌装置付き２Ｌオートクレーブにイソブタン８００ｍＬ、１−ヘキセン５０ｍＬ、トリエチルアルミニウム０．２０ｍｍｏｌを加え、７５℃に昇温し、エチレンを導入してエチレン分圧を１．４ＭＰａに保った。
次いで、上記（１）で得られた固体触媒５７ｍｇを窒素で圧入し、エチレン分圧１．４ＭＰａ、温度７５℃を保って６０分間重合を継続した後、エタノールを加えて重合を停止させた。
なお、重合反応中、エチレン消費速度に比例した供給速度にて１−ヘキセンの追加供給を実施した。
その結果、重合開始１０分後と重合停止直前時のオートクレーブ気相部のＨ２／Ｃ２（水素／エチレン）モル比はそれぞれ０．１２５％、０．０８７％であり、追加供給した１−ヘキセン量は２．０ｍＬであった。こうして得られたエチレン系重合体は２０．３ｇであった。重合結果と得られた重合体の分析結果を表１に示す。
【０２９３】
［実施例２ｂ］
エチレン系重合体の製造
メタロセン化合物２１の代わりにメタロセン化合物２２を３０．５ｍｇを使用した以外は実施例１ｂ（１）と同様にして得られた固体触媒を用いて、表１の条件にて、実施例１ｂ（２）と同様の方法により、エチレン系重合体を製造した。
こうして得られたエチレン系重合体は、４３．３グラムであった。結果を表１に示す。
【０２９４】
［実施例３ｂ］
（１）固体触媒の調製
メタロセン化合物２１の代わりにメタロセン化合物２７を２２．４ｍｇを使用した以外は実施例１ｂ（１）と同様にして固体触媒の調製を行った。
【０２９５】
（２）エチレン・１−ヘキセン共重合体の製造
上記（１）で得た固体触媒を用いてエチレン・１−ヘキセン共重合体を製造した。
すなわち、攪拌および温度制御装置を有する内容積２リットルのステンレス鋼製オートクレーブに、充分脱水および脱酸素したポリエチレン製のペレットを５０グラム、トリエチルアルミニウムを０．２０ｍｍｏｌ導入し撹拌しながら７５℃へ昇温した。１−ヘキセン１．５ｍｌとエチレンを分圧が１．４ＭＰａになるまで導入した後、上記固体触媒８０ミリグラムを窒素ガスで圧入して９０分間重合を行った。
なお、重合反応中、エチレン消費速度に比例した供給速度にて１−ヘキセンの追加供給を実施した。その結果、重合開始１０分後と重合停止直前時のオートクレーブ気相部のＨ２／Ｃ２（水素／エチレン）モル比はそれぞれ０．０６５％、０．０７６％であり、追加供給した１−ヘキセン量は５．５ｍＬであった。
その結果、３５．０グラムのポリエチレンが生成した。重合結果を表１にまとめた。
【０２９６】
［実施例４ｂ］
エチレン系重合体の製造
メタロセン化合物１１を９．１ｍｇを使用し、メタロセン化合物２７を３５．９ｍｇを使用した以外は実施例３ｂ（１）と同様にして得られた固体触媒を用いて、表１の条件にて、実施例３ｂ（２）と同様の方法により、エチレン系重合体を製造した。
こうして得られたエチレン系重合体は、２８．５グラムであった。結果を表１に示す。
【０２９７】
［実施例５ｂ］
エチレン系重合体の製造
メタロセン化合物２７の代わりにメタロセン化合物２８を５０．３ｍｇを使用した以外は実施例４ｂ（１）と同様にして得られた固体触媒を用いて、表１の条件にて、実施例４ｂ（２）と同様の方法により、エチレン系重合体を製造した。
なお、重合開始前にＨ２を２５０ｍＬと１−ヘキセンを１．５ｍｌ添加し、更に重合反応中、エチレン消費速度に比例した供給速度にてＨ２および１−ヘキセンの追加供給を実施した。
こうして得られたエチレン系重合体は、４２．０グラムであった。結果を表１に示す。
【０２９８】
［比較例１ｂ］
エチレン系重合体の製造
メタロセン化合物１１を４５．５ｍｇを使用し、メタロセン化合物２７を使用しなかった以外は実施例３ｂ（１）と同様にして得られた固体触媒を用いて、表１の条件にて、実施例３ｂ（２）と同様の方法により、エチレン系重合体を製造した。
こうして得られたエチレン系重合体は、４９．５グラムであった。結果を表１に示す。
【０２９９】
［比較例２ｂ］
エチレン系重合体の製造
メタロセン化合物１１を使用せず、メタロセン化合物２７を４４．９ｍｇを使用した以外は実施例３ｂ（１）と同様にして得られた固体触媒を用いて、表１の条件にて、実施例３ｂ（２）と同様の方法により、エチレン系重合体を製造した。
こうして得られたエチレン系重合体は、２２．５グラムであった。結果を表１に示す。
【０３００】
［比較例３ｂ］
エチレン系重合体の製造
表１の条件にて、比較例２ｂと同様の方法により、エチレン系重合体を製造した。
こうして得られたエチレン系重合体は、４４．５グラムであった。結果を表１に示す。
【０３０１】
【表１】
0005906893.tif 000019
【０３０２】
表１に示すように、成分（Ａ−１）のメタロセン化合物１１のみで得られたエチレン系重合体は、比較例１ｂにあるように低水素重合条件にもかかわらず、ＭＦＲを十分下げることが困難であったり、ＷＣ値が小さく、また、メタロセン化合物２７のみで得られたエチレン系重合体は、比較例２ｂ、比較例３ｂにあるようにｇＣ’値がおよそ０．６以上と大きかったり、λｍａｘ（２．０）やλｍａｘ（２．０）／λｍａｘ（０．１）が小さいものしか得られず、成形加工性の向上は期待できない。一方、メタロセン化合物１１とメタロセン化合物２７の両方を使用して同じ気相重合法により得られたエチレン系重合体は、実施例３ｂにあるように、λｍａｘ（２．０）、λｍａｘ（２．０）／λｍａｘ（０．１）、ｇＣ’値、ＷＣ値がいずれも大きいので、長鎖分岐構造がよく発達したエチレン系重合体となっており、成形加工性が改良されていることがわかる。また、メタロセン化合物１１を減らしてメタロセン化合物２７を増やして得られた実施例４ｂのエチレン系重合体は、実施例３ｂよりも、λｍａｘ（２．０）、λｍａｘ（２．０）／λｍａｘ（０．１）、ｇＣ’値、ＷＣ値が小さく、長鎖分岐構造の発達がやや小さいはなるものの、各々のメタロセン単独で得られたエチレン系重合体よりは成形加工性に優れることがわかる。更に、異なる成分としてメタロセン化合物２８を使用した実施例５ｂのエチレン系重合体は、実施例４ｂと同程度のλｍａｘ（２．０）／λｍａｘ（０．１）とｇＣ’値を維持しつつ、ＷＣ値が大きく改良されている。同様に、異なる成分（Ａ−２）としてメタロセン化合物２１やメタロセン化合物２２を使用し、スラリー重合法を実施した実施例１ｂ、実施例２ｂのエチレン系重合体も、λｍａｘ（２．０）、λｍａｘ（２．０）／λｍａｘ（０．１）、ＷＣ値が十分大きく、ｇＣ’値が十分小さい値を示しているので、成形加工特性の向上に有用な長鎖分岐構造を含有することを理解頂けるであろう。なお、実施例３ｂ、４ｂ、５ｂは、参考例である。
【０３０３】
［実施例６ｂ］
エチレン系重合体の製造
メタロセン化合物１１の代わりにメタロセン化合物１２を３７．１ｍｇを使用し、メタロセン化合物２７を４．５ｍｇを使用した以外は実施例３ｂ（１）と同様にして得られた固体触媒を用いて、表２の条件にて、実施例３ｂ（２）と同様の方法により、エチレン系重合体を製造した。
こうして得られたエチレン系重合体は、３８．５グラムであった。結果を表２に示す。
【０３０４】
［実施例７ｂ］
エチレン系重合体の製造
メタロセン化合物２７の代わりにメタロセン化合物２９を４．３ｍｇを使用した以外は実施例６ｂと同様にして得られた固体触媒を用いて、表２の条件にてエチレン系重合体を製造した。
こうして得られたエチレン系重合体は、３１．０グラムであった。結果を表２に示す。
【０３０５】
［比較例４ｂ］
エチレン系重合体の製造
メタロセン化合物１２を４１．３ｍｇを使用し、メタロセン化合物２７を使用しなかった以外は実施例６ｂと同様にして得られた固体触媒を用いて、表２の条件にてエチレン系重合体を製造した。
こうして得られたエチレン系重合体は、３１．０グラムであった。結果を表２に示す。
【０３０６】
［比較例５ｂ］
エチレン系重合体の製造
表２の条件にて、比較例４ｂと同様の方法により、エチレン系重合体を製造した。
こうして得られたエチレン系重合体は、４２．５グラムであった。結果を表２に示す。
【０３０７】
［実施例８ｂ］
エチレン系重合体の製造
メタロセン化合物１１の代わりにメタロセン化合物１３を３９．１ｍｇを使用し、メタロセン化合物２１の代わりにメタロセン化合物２５を１．５ｍｇを使用した以外は実施例１ｂ（１）と同様にして得られた固体触媒を用いて、表２の条件にて、実施例１ｂ（２）と同様の方法により、エチレン系重合体を製造した。
なお、重合開始前にＨ２を１００ｍＬと１−ヘキセンを４０ｍｌ添加し、更に重合反応中、エチレン消費速度に比例した供給速度にてＨ２および１−ヘキセンの追加供給を実施した。
こうして得られたエチレン系重合体は、４８．５グラムであった。結果を表２に示す。
【０３０８】
［実施例９ｂ］
エチレン系重合体の製造
表２の条件にて、実施例８ｂと同様の方法により、エチレン系重合体を製造した。
こうして得られたエチレン系重合体は、４８．５グラムであった。結果を表２に示す。
【０３０９】
［実施例１０ｂ］
エチレン系重合体の製造
実施例８ｂで得られた固体触媒を用いて、表２の条件にて、実施例３ｂ（２）と同様の方法により、エチレン系重合体を製造した。
なお、重合開始前にＨ２を３７０ｍＬと１−ヘキセンを１．５ｍｌ添加し、更に重合反応中、エチレン消費速度に比例した供給速度にてＨ２および１−ヘキセンの追加供給を実施した。
こうして得られたエチレン系重合体は、８．５グラムであった。結果を表２に示す。
【０３１０】
［比較例６ｂ］
エチレン系重合体の製造
メタロセン化合物１３を３９．９ｍｇを使用し、メタロセン化合物２５を使用しなかった以外は実施例８ｂと同様にして得られた固体触媒を用いて、表２の条件にてエチレン系重合体を製造した。
こうして得られたエチレン系重合体は、３１．４グラムであった。結果を表２に示す。
【０３１１】
［実施例１１ｂ］
エチレン系重合体の製造
メタロセン化合物１２の代わりにメタロセン化合物１４を４０．９ｍｇを使用した以外は実施例６ｂと同様にして得られた固体触媒を用いて、表２の条件にてエチレン系重合体を製造した。
なお、重合開始前にＨ２を６０ｍＬと１−ヘキセンを１．５ｍｌ添加し、更に重合反応中、エチレン消費速度に比例した供給速度にてＨ２および１−ヘキセンの追加供給を実施した。
こうして得られたエチレン系重合体は、５９．０グラムであった。結果を表２に示す。
【０３１２】
［実施例１２ｂ］
エチレン系重合体の製造
メタロセン化合物１４の代わりにメタロセン化合物１５を３５．９ｍｇを使用し、メタロセン化合物２７を９．０ｍｇを使用した以外は実施例１１ｂと同様にして得られた固体触媒を用いて、表２の条件にてエチレン系重合体を製造した。
こうして得られたエチレン系重合体は、３０．５グラムであった。結果を表２に示す。
【０３１３】
【表２】
0005906893.tif 000020
【０３１４】
表２には、表１で使用した成分（Ａ−１）とは別のメタロセンであるメタロセン化合物１２〜１５を、表１のメタロセン化合物２７等と組み合わせた本発明のオレフィン重合用触媒の結果を示している。これら得られたエチレン系重合体のλｍａｘ（２．０）、λｍａｘ（２．０）／λｍａｘ（０．１）、ｇＣ’値、ＷＣ値が、成分（Ａ−１）単独の時よりも優れていることが、比較例４ｂ、比較例６ｂと対比することによって理解いただけるであろう。なお、実施例６ｂ、７ｂ、１１ｂ、１２ｂは、参考例である。
【０３１５】
［実施例１３ｂ］
エチレン系重合体の製造
メタロセン化合物１１の代わりにメタロセン化合物１６を３６．４ｍｇを使用し、メタロセン化合物２１の代わりにメタロセン化合物２２を６．１ｍｇを使用した以外は実施例１ｂと同様にして得られた固体触媒を用いて、表３の条件にてエチレン系重合体を製造した。
こうして得られたエチレン系重合体は、１１．０グラムであった。結果を表３に示す。
【０３１６】
［実施例１４ｂ］
エチレン系重合体の製造
メタロセン化合物２２の代わりにメタロセン化合物２３を６．８ｍｇを使用した以外は実施例１３ｂと同様にして得られた固体触媒を用いて、表３の条件にてエチレン系重合体を製造した。
こうして得られたエチレン系重合体は、３０．０グラムであった。結果を表３に示す。
【０３１７】
［実施例１５ｂ］
エチレン系重合体の製造
メタロセン化合物２２の代わりにメタロセン化合物２４を８．５ｍｇを使用した以外は実施例１３ｂと同様にして得られた固体触媒を用いて、表３の条件にてエチレン系重合体を製造した。
こうして得られたエチレン系重合体は、２０．０グラムであった。結果を表３に示す。
【０３１８】
［実施例１６ｂ］
エチレン系重合体の製造
表３の条件にて実施例１５ｂと同様にしてエチレン系重合体を製造した。
こうして得られたエチレン系重合体は、１６．５グラムであった。結果を表３に示す。
【０３１９】
［実施例１７ｂ］
エチレン系重合体の製造
メタロセン化合物１１の代わりにメタロセン化合物１６を２０．２ｍｇを使用した以外は実施例３ｂと同様にして得られた固体触媒を用いて、表３の条件にてエチレン系重合体を製造した。
こうして得られたエチレン系重合体は、４６．５グラムであった。結果を表３に示す。
【０３２０】
［比較例７ｂ−１］
エチレン系重合体の製造
メタロセン化合物１６を４０．５ｍｇを使用し、メタロセン化合物２７を使用しなかった以外は実施例１７ｂと同様にして得られた固体触媒を用いて、表３の条件にてエチレン系重合体を製造した。
こうして得られたエチレン系重合体は、４２．０グラムであった。結果を表３に示す。
【０３２１】
［比較例７ｂ−２］
エチレン系重合体の製造
メタロセン化合物１６を１２．１ｍｇを使用し、メタロセン化合物２２の代わりにメタロセン化合物３１を３９．０ｍｇを使用した以外は実施例１３ｂと同様にして得られた固体触媒を用いて、表３の条件にてエチレン系重合体を製造した。
こうして得られたエチレン系重合体は、１３．５グラムであった。結果を表３に示す。
【０３２２】
【表３】
0005906893.tif 000021
【０３２３】
表３には、表１や表２で使用した成分（Ａ−１）とは異なるメタロセンであるメタロセン化合物１６を、表１の成分（Ａ−２）として使用したメタロセン化合物２２、メタロセン化合物２７等と組み合わせた本発明のオレフィン重合用触媒の結果を示している。これら得られたエチレン系重合体のλｍａｘ（２．０）、λｍａｘ（２．０）／λｍａｘ（０．１）、ｇＣ’値、ＷＣ値が、成分（Ａ−１）であるメタロセン化合物１６を単独で使用した時よりも優れていることが、比較例７ｂ−１と対比することによって理解いただけるであろう。
更に、先行特許文献１１や同文献１５に記載されている触媒である同様にエチレン共重合を実施した比較例７ｂ−２のエチレン系重合体のλｍａｘ（２．０）、λｍａｘ（２．０）／λｍａｘ（０．１）が、本発明によるエチレン系重合体に比べて明らかに劣っており、そのｇＣ’値、ＷＣ値も本発明に比べて特に優位な特性ではなく、特筆すべきは比較例７ｂ−２のエチレン系重合体は、よりＭＦＲが高くかつ密度が低い本発明の実施例１３ｂや実施例１４ｂに比べてさえ、低温可溶分量（−１５℃）が大きな値を示していることからも、本発明の有意性が大きいことを理解いただけるであろう。なお、実施例１４ｂ、１７ｂは、参考例である。
【０３２４】
［実施例１８ｂ］
エチレン系重合体の製造
メタロセン化合物１１の代わりにメタロセン化合物１７を３３．１ｍｇを使用し、メタロセン化合物２１の代わりにメタロセン化合物２２を３．１ｍｇを使用した以外は実施例１ｂと同様にして得られた固体触媒を用いて、表４の条件にてエチレン系重合体を製造した。
こうして得られたエチレン系重合体は、８５．８グラムであった。結果を表４に示す。
【０３２５】
［実施例１９ｂ］
エチレン系重合体の製造
メタロセン化合物１７を３４．５ｍｇを使用し、メタロセン化合物２２の代わりにメタロセン化合物２５を０．８ｍｇを使用した以外は実施例１８ｂと同様にして得られた固体触媒を用いて、表４の条件にてエチレン系重合体を製造した。
こうして得られたエチレン系重合体は、４９．５グラムであった。結果を表４に示す。
【０３２６】
［実施例２０ｂ］
エチレン系重合体の製造
実施例１９ｂで得られた固体触媒を用いて、表４の条件にて、実施例３ｂ（２）と同様の方法により、エチレン系重合体を製造した。
こうして得られたエチレン系重合体は、２５．５グラムであった。結果を表４に示す。
【０３２７】
［実施例２１ｂ］
エチレン系重合体の製造
表４の条件にて、実施例２０ｂと同様の方法により、エチレン系重合体を製造した。
こうして得られたエチレン系重合体は、２３．５グラムであった。結果を表４に示す。
【０３２８】
［実施例２２ｂ］
エチレン系重合体の製造
メタロセン化合物１７を３２．４ｍｇを使用し、メタロセン化合物２５の代わりにメタロセン化合物２６を３．５ｍｇを使用した以外は実施例２０ｂと同様にして得られた固体触媒を用いて、表４の条件にてエチレン系重合体を製造した。
こうして得られたエチレン系重合体は、２２．９グラムであった。結果を表４に示す。
【０３２９】
［実施例２３ｂ］
エチレン系重合体の製造
メタロセン化合物１７を３２．４ｍｇを使用し、メタロセン化合物２２の代わりにメタロセン化合物２７を３．１ｍｇを使用した以外は実施例１８ｂと同様にして得られた固体触媒を用いて、表４の条件にてエチレン系重合体を製造した。
こうして得られたエチレン系重合体は、７２．０グラムであった。結果を表４に示す。
【０３３０】
［実施例２４ｂ］
エチレン系重合体の製造
表４の条件にて、実施例２３ｂと同様の方法により、エチレン系重合体を製造した。
こうして得られたエチレン系重合体は、４７．１グラムであった。結果を表４に示す。
【０３３１】
［実施例２５ｂ］
エチレン系重合体の製造
表４の条件にて、実施例２３ｂと同様の方法により、エチレン系重合体を製造した。
こうして得られたエチレン系重合体は、１００．２グラムであった。結果を表４に示す。
【０３３２】
［実施例２６ｂ］
エチレン系重合体の製造
メタロセン化合物１７を３３．５ｍｇを使用し、メタロセン化合物２７を１．８ｍｇを使用した以外は実施例２４ｂと同様にして得られた固体触媒を用いて、表４の条件にてエチレン系重合体を製造した。
こうして得られたエチレン系重合体は、２９．０グラムであった。結果を表４に示す。
【０３３３】
［実施例２７ｂ］
エチレン系重合体の製造
メタロセン化合物１７を３３．８ｍｇを使用し、メタロセン化合物２５の代わりにメタロセン化合物２８を１．９ｍｇを使用した以外は実施例２０ｂと同様にして得られた固体触媒を用いて、表４の条件にてエチレン系重合体を製造した。
こうして得られたエチレン系重合体は、４０．０グラムであった。結果を表４に示す。
【０３３４】
［比較例８ｂ］
エチレン系重合体の製造
メタロセン化合物１７を３４．８ｍｇを使用し、メタロセン化合物２５を使用しなかった以外は実施例２０ｂと同様にして得られた固体触媒を用いて、表４の条件にてエチレン系重合体を製造した。
こうして得られたエチレン系重合体は、５６．８グラムであった。結果を表４に示す。
【０３３５】
［比較例９ｂ］
エチレン系重合体の製造
メタロセン化合物１７を３４．８ｍｇを使用し、メタロセン化合物２２を使用しなかった以外は実施例１８ｂと同様にして得られた固体触媒を用いて、表４の条件にてエチレン系重合体を製造した。
こうして得られたエチレン系重合体は、１４．５グラムであった。結果を表４に示す。
【０３３６】
［比較例１０ｂ］
エチレン系重合体の製造
表４の条件にて、比較例９ｂと同様にして、エチレン系重合体を製造した。
こうして得られたエチレン系重合体は、７９．４グラムであった。結果を表４に示す。
【０３３７】
［比較例１１ｂ］
エチレン系重合体の製造
メタロセン化合物２７を４４．９ｍｇを使用し、メタロセン化合物１７を使用しなかった以外は実施例２３ｂと同様にして得られた固体触媒を用いて、表４の条件にてエチレン系重合体を製造した。
こうして得られたエチレン系重合体は、５４．９グラムであった。結果を表４に示す。
【０３３８】
［比較例１２ｂ］
エチレン系重合体の製造
表４の条件にて、比較例１１と同様にして、エチレン系重合体を製造した。
こうして得られたエチレン系重合体は、３７．２グラムであった。結果を表４に示す。
【０３３９】
［比較例１３ｂ］
エチレン系重合体の製造
メタロセン化合物２７の代わりにメタロセン化合物３０を４１．８ｍｇを使用した以外は比較例１１ｂと同様にして、表４の条件にてエチレン系重合体を製造した。
こうして得られたエチレン系重合体は、１２９．６グラムであった。結果を表４に示す。
【０３４０】
【表４】
0005906893.tif 000022
【０３４１】
表４には、表１〜表３で使用した成分（Ａ−１）とは異なるメタロセンであるメタロセン化合物１７を、表１の成分（Ａ−２）として使用したメタロセン化合物２２、メタロセン化合物２５、メタロセン化合物２７、メタロセン化合物２８等と組み合わせた本発明のオレフィン重合用触媒の結果を示している。これら得られたエチレン系重合体のλｍａｘ（２．０）、λｍａｘ（２．０）／λｍａｘ（０．１）、ｇＣ’値、ＷＣ値が、成分（Ａ−１）であるメタロセン化合物１７やメタロセン化合物２７を単独で使用した時よりも優れていることが、比較例８ｂ〜比較例１３ｂと対比することによって理解いただけるであろう。更には、優れた長鎖分岐構造を付与することで知られているエチレンビスインデニルジルコニウムジクロリド（メタロセン化合物３０）を使用して得られるエチレン系重合体よりも、本発明で得られるエチレン系重合体の方がλｍａｘ（２．０）／λｍａｘ（０．１）、ｇＣ’値、ＷＣ値がより好ましい値を有していることが、比較例１３ｂとの対比により明らかであることが御理解いただけるであろう。なお、実施例２２ｂ〜２７ｂは、参考例である。
【０３４２】
［実施例２８ｂ］
エチレン系重合体の製造
実施例６ｂで合成した固体触媒を用いて、表５の条件にてエチレン系重合体を製造した。すなわち、１−ヘキセン／エチレンのモル比を０．００７、水素／エチレンのモル比を２．５×１０−３、窒素濃度を３０ｍｏｌ％とし、全圧を０．８ＭＰａ、温度を７５℃に準備された、気相連続重合装置（内容積１００Ｌ、流動床直径１０ｃｍ、流動床種ポリマ−（分散剤）１．５ｋｇ）にトリエチルアルミニウムのヘキサン溶液（０．０３ｍｍｏｌ／ｍｌ）を７ｍｌ／ｈで供給し、ガス組成と温度を一定に保ちながら、１時間当たりの生産量が約３００ｇとなるように上記固体触媒を間欠的に供給して重合を行った。活性は３３６ｇ／（ｇ触媒・ｈ）であった。結果を表５に示す。
【０３４３】
［実施例２９ｂ］
エチレン系重合体の製造
実施例２８ｂと同様にして、表５の条件にてエチレン系重合体を製造した。結果を表５に示す。
【０３４４】
［実施例３０ｂ］
エチレン系重合体の製造
重合温度を６５℃とする以外は実施例２８ｂと同様にして、表５の条件にてエチレン系重合体を製造した。結果を表５に示す。
【０３４５】
［実施例３１ｂ］
エチレン系重合体の製造
メタロセン化合物２７の代わりにメタロセン化合物２８を６．３ｍｇ使用する以外は実施例３０ｂと同様にして、表５の条件にてエチレン系重合体を製造した。結果を表５に示す。
【０３４６】
［比較例１４ｂ］
エチレン系重合体の製造
比較例４ｂで合成した固体触媒を用いて、表５の条件にてエチレン系重合体を製造した。すなわち、１−ヘキセン／エチレンのモル比を０．０１２、水素／エチレンのモル比を１．５×１０−３、窒素濃度を３０ｍｏｌ％とし、全圧を０．８ＭＰａ、温度を７５℃に準備された、気相連続重合装置（内容積１００Ｌ、流動床直径１０ｃｍ、流動床種ポリマ−（分散剤）１．５ｋｇ）にトリエチルアルミニウムのヘキサン溶液（０．０３ｍｍｏｌ／ｍｌ）を７ｍｌ／ｈで供給し、ガス組成と温度を一定に保ちながら、１時間当たりの生産量が約４２０ｇとなるように上記固体触媒を間欠的に供給して重合を行った。活性は２５７ｇ／（ｇ触媒・ｈ）であった。結果を表５に示す。連続運転を継続しながら更に低密度のエチレン系重合体を製造するために、ヘキセン／エチレンモル比０．０１２から増加したところ、分子量調節剤である水素を新たに追加しなかったにもかかわらず、ＭＦＲが０．８ｇ／１０分から時間とともに増加し始め、上記実施例２９ｂ〜実施例３１ｂにあるような低ＭＦＲかつ低密度のエチレン系重合体を製造することは困難であった。
【０３４７】
【表５】
0005906893.tif 000023
【０３４８】
表５には、表１〜表３で使用した成分（Ａ−１）とは異なるメタロセンであるメタロセン化合物１２を、表１のメタロセン化合物２７、メタロセン化合物２８と組み合わせた本発明のオレフィン重合用触媒の結果を示している。従来、優れた成形加工性を有するエチレン系重合体を製造することが知られていたメタロセン化合物１２を単独で使用した場合には製造不可能な低ＭＦＲかつ低密度のエチレン系重合体が、本発明のオレフィン重合用触媒を使用することによって、優れたλｍａｘ（２．０）、λｍａｘ（２．０）／λｍａｘ（０．１）、ｇＣ’値、ＷＣ値の諸特性を劣化させることなく、製造可能となったことが表５の各実施例と比較例１４ｂと対比することによって理解いただけるであろう。なお、実施例２８ｂ〜３１ｂは、参考例である。
【産業上の利用可能性】
【０３４９】
本発明のオレフィン重合用触媒成分を用いることにより、オレフィン系重合体に、十分な数と長さの長鎖分岐を導入できるオレフィン重合用触媒が得られ、成形加工性に優れる高圧法低密度ポリエチレンの代替、クロム系触媒により得られる高密度ポリエチレンの代替、メタロセンポリマーの成形加工性改善などに有用なオレフィン系重合体が得られる。以上の理由から、本発明のオレフィン重合用触媒の存在意義は高く、その産業上の利用可能性は極めて大きい。
【図１】
0005906893.tif 000029
【図２】
0005906893.tif 000030
【図３】
0005906893.tif 000031
【図４】
0005906893.tif 000032